(57)【要約】  本発明は、１つのスズ原子を有し、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物等から選択される少なくとも一つのアルキルスズ化合物と、  Ｒ２ＯＣＯＯＲ２（Ｒ２は直鎖状もしくは分岐鎖状の飽和もしくは不飽和の炭化水素基等を表す。）で表される炭酸エステル、および／または、  Ｒ２ＯＨ（Ｒ２は、前記Ｒ２と同じ基を表す。）で表されるアルコールと、を触媒の非存在下において反応させて、  ＸＯＲ２で表される化合物と、  １つのスズ原子を有し、２つのＳｎ−Ｒ１結合と、２つのＳｎ−ＯＲ２結合と、を有するジアルキルスズジアルコキシド化合物等と、  を製造する方法を提供する。
2010016297.tif 000002
【特許請求の範囲】
【請求項１】
下記ｉ）およびｉｉ）からなる群から選択される少なくとも1つのアルキルスズ化合物と、
ｉ）１つのスズ原子を有し、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物；
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物；
Ｒ２ＯＣＯＯＲ２（Ｒ２は直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）で表される炭酸エステル、および／または、
Ｒ２ＯＨ（Ｒ２は、前記Ｒ２と同じ基を表す。）で表されるアルコールと、
を触媒の非存在下において反応させて、
ＸＯＲ２で表される化合物と、
１つのスズ原子を有し、２つのＳｎ−Ｒ１結合と、２つのＳｎ−ＯＲ２結合と、を有するジアルキルスズジアルコキシド化合物、および／または、
１つのＳｎ−Ｏ−Ｓｎ結合を有するテトラアルキルジアルコキシジスタンオキサン化合物であって、該テトラアルキルジアルコキシジスタンオキサン化合物中の各々のスズ原子が、２つのＳｎ−Ｒ１結合と、１つのＳｎ−ＯＲ２結合と、を有するテトラアルキルジアルコキシジスタンオキサン化合物と、
を製造する方法。
【請求項２】
該炭酸エステルＲ２ＯＣＯＯＲ２および／または該アルコールＲ２ＯＨにおいて、Ｒ２が直鎖状もしくは分岐鎖状の飽和もしくは不飽和の炭化水素基、または飽和もしくは不飽和の環状炭化水素置換基を有する炭化水素基である請求項１に記載の製造方法。
【請求項３】
該炭酸ジアルキルＲ２ＯＣＯＯＲ２および／または該アルコールＲ２ＯＨにおいて、Ｒ２が、直鎖状または分岐鎖状の炭素数１〜８のアルキル基である請求項２記載の製造方法。
【請求項４】
該ジアルキルスズ化合物が、下記式（１）で表される化合物である請求項１記載の製造方法。
【化１】
2010016297.tif 000049
（式中：
Ｒ１は、各々独立して、直鎖状または分岐鎖状の炭素数１〜１２のアルキル基を表し；
Ｏは酸素原子を表し；
ＯＸ１およびＯＸ２は、ＯＸ１およびＯＸ２の共役酸であるＨＯＸ１およびＨＯＸ２が、ｐＫａが０以上６．８以下のブレンステッド酸であるＯＸ１およびＯＸ２であり；
ａおよびｂは、各々０〜２の整数であり、ａ＋ｂ＝２である）
【請求項５】
該テトラアルキルジスタンオキサン化合物が、下記式（２）で表される化合物である請求項１記載の製造方法。
【化２】
2010016297.tif 000050
（式中：
Ｒ１は、各々独立して、直鎖状または分岐鎖状の炭素数１〜１２のアルキル基を表し；
Ｏは酸素原子を表し；
ＯＸ３およびＯＸ４は、ＯＸ３およびＯＸ４の共役酸であるＨＯＸ３およびＨＯＸ４が、ｐＫａが０以上６．８以下のブレンステッド酸であるＯＸ３およびＯＸ４である。）
【請求項６】
基ＯＸがアシルオキシル基である請求項１記載の製造方法。
【請求項７】
該ジアルキルスズ化合物および／またはテトラアルキルジスタンオキサン化合物と、炭酸エステルおよび／またはアルコールとの反応を、２０℃以上２５０℃以下の温度で実施する請求項１記載の製造方法。
【請求項８】
該ジアルキルスズジアルコキシド化合物が、下記式（３）で表される化合物である請求項１記載の製造方法。
【化３】
2010016297.tif 000051
（式中：
Ｒ１は、各々独立して、ジアルキルスズ化合物および／またはテトラアルキルジスタンオキサン化合物に由来し、直鎖状または分岐鎖状の炭素数１〜１２であるアルキル基を表し；
Ｒ２は、各々独立して、炭酸エステルおよび／またはアルコールに由来し、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【請求項９】
該テトラアルキルジアルコキシジスタンオキサン化合物が、下記式（４）で表される化合物である請求項１記載の製造方法。
【化４】
2010016297.tif 000052
（式中：
Ｒ１は、各々独立して、ジアルキルスズ化合物および／またはテトラアルキルジスタンオキサン化合物に由来し、直鎖状または分岐鎖状の炭素数１〜１２のアルキル基を表し；
Ｒ２は、各々独立して、炭酸エステルおよび／またはアルコールに由来し、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【請求項１０】
該ジアルキルスズ化合物および／または該テトラアルキルジスタンオキサン化合物が、以下の工程（１）〜（２）を含む方法によって製造される化合物である請求項１記載の製造方法。
工程（１）：
１つのスズ原子を有し、２つのＳｎ−Ｒ１結合と、２つのＳｎ−ＯＲ２結合と、を有するジアルキルスズジアルコキシド化合物、および／または、１つのＳｎ−Ｏ−Ｓｎ結合を有するテトラアルキルジアルコキシジスタンオキサン化合物であって、該テトラアルキルジスタンオキサン化合物中の各々のスズ原子が、２つのＳｎ−Ｒ１結合と、１つのＳｎ−ＯＲ２結合と、を有するテトラアルキルジアルコキシジスタンオキサン化合物からなる群から選ばれる少なくとも１つのアルキルスズアルコキシド化合物のアルキル基不均化反応（スズに結合した２つのＲ１基の数が、ジアルキルスズアルコキシド化合物の場合は２分子間で、テトラアルキルジアルコキシジスタンオキサン化合物の場合は分子内および／または分子間で不均化し、１個のＳｎ−Ｒ１結合を持つモノアルキルスズアルコキシド化合物と３個のＳｎ−Ｒ１結合を持つトリアルキルスズアルコキシド化合物に変化する反応）で生成する、モノアルキルスズアルコキシド化合物とトリアルキルスズアルコキシド化合物を含むアルキルスズ組成物を、
一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と反応させて、該酸および／または該酸無水物に由来する基（ＯＸ基）を有する有機スズ化合物の混合物を製造する工程；
工程（２）：
該工程（１）で得られた該有機スズ化合物の混合物を加熱処理し、アルキル基再分配反応をおこなって、該アルキルスズ組成物中の、該モノアルキルスズアルコキシド化合物とトリアルキルスズアルコキシド化合物から、
ｉ）１つのスズ原子を有し、前記１つのスズ原子が、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物、
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物、
の群から選ばれる少なくとも１つのアルキルスズ化合物を得る工程；
ただし、上記した該ジアルキルスズ化合物、該テトラアルキルジスタンオキサン化合物、該ジアルキルスズジアルコキシド化合物、該テトラアルキルジアルコキシジスタンオキサン化合物、該モノアルキルスズアルコキシド化合物、該トリアルキルスズアルコキシド化合物のスズに直接結合したＲ１は同じアルキル基である。
【請求項１１】
該アルキルスズ組成物が、下記工程（ａ）〜工程（ｃ）を順次おこなって得られる炭酸エステルを製造する過程において生成するアルキルスズ組成物である請求項１０記載の製造方法。
工程（ａ）：下記一般式（５）で表されるジアルキルスズジアルコキシドと二酸化炭素とを反応させて、炭酸エステルと下記一般式（６）で表されるテトラアルキルジアルコキシジスタンオキサンおよび／または該テトラアルキルジアルコキシジスタンオキサンと二酸化炭素との結合体を含む反応液を得る工程；
【化５】
2010016297.tif 000053
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【化６】
2010016297.tif 000054
（式中：
Ｒ１は、直鎖状または分岐鎖状の炭素数１〜１２のアルキル基を表し；
Ｒ２は、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
工程（ｂ）：該反応液から蒸留によって炭酸エステルを分離し、該テトラアルキルジアルコキシジスタンオキサンおよび／または該テトラアルキルジアルコキシジスタンオキサンと二酸化炭素との結合体を含む残留液を得る工程；
工程（ｃ）：該残留液と下記一般式（７）で表されるアルコールとを反応させて、副生する水を除去してジアルキルスズジアルコキシドを再生し、該ジアルキルスズジアルコキシドを工程（ａ）のジアルキルスズジアルコキシドとして使用する工程。
【化７】
2010016297.tif 000055
（式中：
Ｗは、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【請求項１２】
該炭酸エステルを製造する過程において生成するアルキルスズ組成物から、ジアルキルスズジアルコキシドおよび／またはテトラアルキルジアルコキシジスタンオキサンを再生する、請求項１０記載の方法をおこなう工程を、
請求項１１記載の工程（ｂ）および／または工程（ｃ）の後に実施し、再生されたジアルキルスズジアルコキシドおよび／またはテトラアルキルジアルコキシジスタンオキサンを、
工程（ａ）のジアルキルスズジアルコキシドとして使用し、
工程（ｂ）の残留液と混合して工程（ｃ）の原料として使用する
請求項１１記載の製造方法。
【請求項１３】
請求項１記載の方法に、下記工程（Ａ）〜工程（Ｂ）をさらに含む炭酸エステルの製造方法。
工程（Ａ）：請求項１記載の、ジアルキルスズジアルコキシド化合物および／またはテトラアルキルジアルコキシジスタンオキサン化合物と、二酸化炭素とを反応させて、炭酸エステルとテトラアルキルジアルコキシジスタンオキサン化合物および／または該テトラアルキルジアルコキシジスタンオキサン化合物と二酸化炭素との結合体を含む反応液を得る工程；
工程（Ｂ）：該反応液から蒸留によって炭酸エステルを分離し、テトラアルキルジアルコキシジスタンオキサンおよび／または該テトラアルキルジアルコキシジスタンオキサンと二酸化炭素との結合体を含む残留液を得る工程。
【請求項１４】
請求項１３記載の方法に、下記工程（Ｃ）をさらに含み、該工程（Ｃ）で製造されるアルキルスズ化合物を請求項１記載のアルキルスズ化合物として使用する炭酸エステルの製造方法。
工程（Ｃ）：該工程（Ｂ）の残留液と、一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と反応させて、下記ｉ）、ｉｉ）の群から選ばれる少なくとも１つのアルキルスズ化合物を製造する工程。
ｉ）１つのスズ原子を有し、２つのＳｎ−Ｒ１（Ｒ１はアルキル基を表す。）結合と２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物、
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物。
【請求項１５】
該ジアルキルスズ化合物および／または該テトラアルキルジスタンオキサン化合物が、以下の工程（Ｉ）〜工程（ＩＩＩ）を含む方法によって製造される化合物である請求項１記載の方法。
工程（Ｉ）：下記一般式（８）で表されるジアルキルスズジアルコキシドと二酸化炭素とを反応させて、炭酸エステルと下記一般式（９）で表されるテトラアルキルジアルコキシジスタンオキサンおよび／または該テトラアルキルジアルコキシジスタンオキサンと二酸化炭素との結合体を含む反応液を得る工程；
【化８】
2010016297.tif 000056
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【化９】
2010016297.tif 000057
（式中：
Ｒ１は、各々独立して、直鎖状または分岐鎖状の炭素数１〜１２のアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
工程（ＩＩ）：該反応液から蒸留によって炭酸エステルを分離し、該テトラアルキルジアルコキシジスタンオキサンおよび／または該テトラアルキルジアルコキシジスタンオキサンと二酸化炭素との結合体を含む残留液を得る工程；
工程（ＩＩＩ）：該工程（ＩＩ）の残留液と、一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と反応させて、該酸および／または該酸無水物に由来する基（ＯＸ基）を有する化合物であって、下記式（１０）で表されるジアルコキシスズ化合物および／または下記式（１１）で表されるテトラアルキルジスタンオキサン化合物を製造する工程。
【化１０】
2010016297.tif 000058
（式中：
Ｒ１は、各々独立して、直鎖状または分岐鎖状の炭素数１〜１２のアルキル基を表し；
Ｏは、酸素原子を表し；
ＯＸは、ＯＸの共役酸であるＨＯＸが、ｐＫａが０以上６．８以下のブレンステッド酸である基ＯＸを表す。）
【化１１】
2010016297.tif 000059
（式中：
Ｒ１は、各々独立して、直鎖状または分岐鎖状の炭素数１〜１２のアルキル基を表し；
Ｏは、酸素原子を表し；
ＯＸは、ＯＸの共役酸であるＨＯＸが、ｐＫａが０以上６．８以下のブレンステッド酸である基ＯＸを表す。）
【請求項１６】
該アルキル基Ｒ１が、炭素数１〜８の直鎖のアルキル基である請求項１〜１５のうちいずれか一項に記載の製造方法。
【請求項１７】
該アルキル基Ｒ１が、ｎ−ブチル基またはｎ−オクチル基である請求項１６記載の製造方法。
【請求項１８】
該酸ＨＯＸが、カルボン酸である請求項１０、１４、１５のうちいずれか一項に記載の製造方法。
【請求項１９】
該カルボン酸が、酢酸、プロピオン酸、マレイン酸からなる群から選ばれるカルボン酸である請求項１８記載の製造方法。
【請求項２０】
該酸無水物ＸＯＸが、無水酢酸、無水プロピオン酸、無水マレイン酸からなる群から選ばれる酸無水物である請求項１０、１４、１５のうちいずれか一項に記載の製造方法。
【発明の詳細な説明】
【技術分野】
【０００１】
本発明は、エステルおよび炭酸エステル製造に用いられる触媒としてのジアルキルスズジアルコキシド化合物および／またはテトラアルキルジアルコキシジスタンオキサン化合物の製造、ならびに該ジアルキルスズジアルコキシド化合物および／またはテトラアルキルジアルコキシジスタンオキサン化合物を使用したエステルおよび炭酸エステル製造に関する。
【背景技術】
【０００２】
ジアルキルスズジアルコキシド化合物やテトラアルキルジアルコキシジスタンオキサン化合物は、エステル合成触媒、炭酸エステル合成触媒、エステル交換反応触媒、シリコーンポリマーやウレタン硬化触媒等の触媒として極めて有用である。中でも、炭酸エステルは、オクタン価向上のためのガソリン添加剤、排ガス中のパーティクルを減少させるためのディーゼル燃料添加剤等の添加剤として使用されるほか、ポリカーボネートやウレタン、医薬・農薬等の有機化合物を合成する際のアルキル化剤、カルボニル化剤、溶剤等、あるいはリチウム電池の電解液、潤滑油原料、ボイラー配管の防錆用脱酸素剤の原料として使用されるなど有用な化合物である。ジアルキルスズジアルコキシド化合物やテトラアルキルジアルコキシジスタンオキサン化合物は、その合成触媒として特に注目されている。例えば、特許文献１にはジアルキルスズジアルコキシドを含む有機金属化合物を二酸化炭素と反応させて形成される付加物を熱分解させる炭酸エステルの製造方法が開示されている。【０００３】
ジアルキルスズジアルコキシド化合物やテトラアルキルジアルコキシジスタンオキサン化合物の製造方法としては、様々な方法が知られている。
例えば、特許文献２には、ジアルキルスズオキシドとアルコールとを脱水反応させ、発生する水を含む低沸成分を反応液から除去する方法が開示されている。当該反応は、下記式（１）および（２）に示す、脱水を伴う逐次平衡反応であると推測され、ジアルキルスズジアルコキシドを高収率で得るためには、各脱水反応により生成する水を系外に抜き出しながら製造される。その上、エネルギー的に不利な反応であるために、高温（例えば、１８０℃）で長時間反応することが必要であり、高温下での長期間の加熱により、生成物であるジアルキルスズジアルコキシド化合物やテトラアルキルジアルコキシジスタンオキサン化合物の熱変性反応が生起する場合がある。また、ジアルキルスズ化合物が固体であるため、連続プロセスによって製造する際のハンドリングに支障をきたす場合があった。【０００４】
【化１】
2010016297.tif 000003
（式中：
ＲおよびＲ’は、各々独立して、アルキル基を表す。）【０００５】
【化２】
2010016297.tif 000004
（式中：
ＲおよびＲ’は、各々独立して、アルキル基を表す。）【０００６】
また、非特許文献１には、ジエチルジクロロスズとナトリウムブトキシドとを反応させて、ジエチルスズジブトキシドを製造する方法が開示されている。当該反応においては、副生物として塩化ナトリウムが固体として生成するため、反応後の液がスラリー状となり、スズ化合物の精製等を実施する際にハンドリングに困難を伴う場合があった。【０００７】
一方、特許文献３には、炭酸エステルの製造工程において生成するスズ触媒の失活体組成物を再生し、再び、炭酸エステルの製造における触媒として使用する方法が記載されている。該再生方法は、炭酸エステルの製造工程において生成する、ジアルキルスズアルコキシド化合物の失活体を含む組成物を、酸および／または酸無水物と反応させて製造した化合物を熱処理することによりジアルキルスズ化合物を製造し、さらに該ジアルキルスズ化合物をジアルキルスズアルコキシド化合物に再生する方法である。
【先行技術文献】
【０００８】
【特許文献１】国際公開第２００３／０５５８４０号
【特許文献２】米国特許第５５４５６００号明細書
【特許文献３】国際公開第２００８／０４４５７５号
【非特許文献１】Ｊｏｕｒｎａｌ  ｏｆ  Ｃｈｅｍｉｃａｌ  Ｓｏｃｉｅｔｙ，７４０頁，１９６４年
【発明の開示】
【発明が解決しようとする課題】
【０００９】
しかしながら、ジアルキルスズ化合物をジアルキルスズジアルコキシド化合物に再生する工程は、ジアルキルスズ化合物をアルカリ水溶液と反応させてジアルキル酸化スズを含有する組成物を得、該組成物とアルコールとを反応させて、発生する水を含む成分を反応液より除去する方法であり、上記式（１）および式（２）で表されるような脱水反応を伴うことから、上述したような、ジアルキルスズジアルコキシド化合物やテトラアルキルジアルコキシジスタンオキサン化合物の熱変性反応を伴う場合がある。さらに、該工程において、ジアルキル酸化スズが固体であり、液体の取り扱う工程と固体の取り扱う工程が混在することになり、工業的な実施において困難を伴う場合があった。
以上のように、固体状態の化合物を扱うことなく、ジアルキルスズジアルコキシド化合物および／またはテトラアルキルジアルコキシジスタンオキサン化合物を簡便に製造する技術の開発は、依然として、課題として残されているのが現状である。【００１０】
そこで、本発明の目的は、固体のスズ化合物を取り扱うことなく、ジアルキルスズスズアルコキシド化合物を製造する方法を提供することである。本発明のさらなる目的は、製造されるジアルキルスズアルコキシド化合物を炭酸エステルの製造に使用する方法を提供することである。
【課題を解決するための手段】
【００１１】
本発明者は、上記課題に対して鋭意検討を重ねた結果、特定のジアルキルスズ化合物および／またはテトラアルキルジスタンオキサン化合物と、炭酸エステルおよび／またはアルコールとを反応させて、ジアルキルスズアルコキシド化合物および／またはテトラアルキルジアルコキシジスタンオキサン化合物を製造する方法により解決できることを見出し、本発明を完成させるに至った。【００１２】
即ち、本発明は、
［１］  下記ｉ）およびｉｉ）からなる群から選択される少なくとも1つのアルキルスズ化合物と、
ｉ）１つのスズ原子を有し、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物；
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物；
Ｒ２ＯＣＯＯＲ２（Ｒ２は直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）で表される炭酸エステル、および／または、
Ｒ２ＯＨ（Ｒ２は、前記Ｒ２と同じ基を表す。）で表されるアルコールと、
を触媒の非存在下において反応させて、
ＸＯＲ２で表される化合物と、
１つのスズ原子を有し、２つのＳｎ−Ｒ１結合と、２つのＳｎ−ＯＲ２結合と、を有するジアルキルスズジアルコキシド化合物、および／または、
１つのＳｎ−Ｏ−Ｓｎ結合を有するテトラアルキルジアルコキシジスタンオキサン化合物であって、該テトラアルキルジアルコキシジスタンオキサン化合物中の各々のスズ原子が、２つのＳｎ−Ｒ１結合と、１つのＳｎ−ＯＲ２結合と、を有するテトラアルキルジアルコキシジスタンオキサン化合物と、
を製造する方法、
［２］  該炭酸エステルＲ２ＯＣＯＯＲ２および／または該アルコールＲ２ＯＨにおいて、Ｒ２が直鎖状もしくは分岐鎖状の飽和もしくは不飽和の炭化水素基、または飽和もしくは不飽和の環状炭化水素置換基を有する炭化水素基である［１］に記載の製造方法、
［３］  該炭酸ジアルキルＲ２ＯＣＯＯＲ２および／または該アルコールＲ２ＯＨにおいて、Ｒ２が、直鎖状または分岐鎖状の炭素数１〜８のアルキル基である［１］または［２］記載の製造方法、
［４］  該ジアルキルスズ化合物が、下記式（３）で表される化合物である［１］〜［３］のうちいずれかに記載の製造方法、
【化３】
2010016297.tif 000005
（式中：
Ｒ１は、各々独立して、直鎖状または分岐鎖状の炭素数１〜１２のアルキル基を表し；
Ｏは酸素原子を表し；
ＯＸ１およびＯＸ２は、ＯＸ１およびＯＸ２の共役酸であるＨＯＸ１およびＨＯＸ２が、ｐＫａが０以上６．８以下のブレンステッド酸であるＯＸ１およびＯＸ２であり；
ａおよびｂは、各々０〜２の整数であり、ａ＋ｂ＝２である）
［５］  該テトラアルキルジスタンオキサン化合物が、下記式（４）で表される化合物である［１］〜［４］のうちいずれかに記載の製造方法、
【化４】
2010016297.tif 000006
（式中：
Ｒ１は、各々独立して、直鎖状または分岐鎖状の炭素数１〜１２のアルキル基を表し；
Ｏは酸素原子を表し；
ＯＸ３およびＯＸ４は、ＯＸ３およびＯＸ４の共役酸であるＨＯＸ３およびＨＯＸ４が、ｐＫａが０以上６．８以下のブレンステッド酸であるＯＸ３およびＯＸ４である。）
［６］  基ＯＸがアシルオキシル基である［１］〜［５］のうちいずれかに記載の製造方法、
［７］  該ジアルキルスズ化合物および／またはテトラアルキルジスタンオキサン化合物と、炭酸エステルおよび／またはアルコールとの反応を、２０℃以上２５０℃以下の温度で実施する［１］〜［６］のうちいずれかに記載の製造方法、
［８］  該ジアルキルスズジアルコキシド化合物が、下記式（５）で表される化合物である請求項１記載の製造方法、
【化５】
2010016297.tif 000007
（式中：
Ｒ１は、各々独立して、ジアルキルスズ化合物および／またはテトラアルキルジスタンオキサン化合物に由来し、直鎖状または分岐鎖状の炭素数１〜１２であるアルキル基を表し；
Ｒ２は、各々独立して、炭酸エステルおよび／またはアルコールに由来し、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
［９］  該テトラアルキルジアルコキシジスタンオキサン化合物が、下記式（６）で表される化合物である［１］〜［８］のうちいずれかに記載の製造方法、
【化６】
2010016297.tif 000008
（式中：
Ｒ１は、各々独立して、ジアルキルスズ化合物および／またはテトラアルキルジスタンオキサン化合物に由来し、直鎖状または分岐鎖状の炭素数１〜１２のアルキル基を表し；
Ｒ２は、各々独立して、炭酸エステルおよび／またはアルコールに由来し、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
［１０］  該ジアルキルスズ化合物および／または該テトラアルキルジスタンオキサン化合物が、以下の工程（１）〜（２）を含む方法によって製造される化合物である［１］〜［９］のうちいずれかに記載の製造方法、
工程（１）：
１つのスズ原子を有し、２つのＳｎ−Ｒ１結合と、２つのＳｎ−ＯＲ２結合と、を有するジアルキルスズジアルコキシド化合物、および／または、１つのＳｎ−Ｏ−Ｓｎ結合を有するテトラアルキルジアルコキシジスタンオキサン化合物であって、該テトラアルキルジスタンオキサン化合物中の各々のスズ原子が、２つのＳｎ−Ｒ１結合と、１つのＳｎ−ＯＲ２結合と、を有するテトラアルキルジアルコキシジスタンオキサン化合物からなる群から選ばれる少なくとも１つのアルキルスズアルコキシド化合物のアルキル基不均化反応（スズに結合した２つのＲ１基の数が、ジアルキルスズアルコキシド化合物の場合は２分子間で、テトラアルキルジアルコキシジスタンオキサン化合物の場合は分子内および／または分子間で不均化し、１個のＳｎ−Ｒ１結合を持つモノアルキルスズアルコキシド化合物と３個のＳｎ−Ｒ１結合を持つトリアルキルスズアルコキシド化合物に変化する反応）で生成する、モノアルキルスズアルコキシド化合物とトリアルキルスズアルコキシド化合物を含むアルキルスズ組成物を、
一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と反応させて、該酸および／または該酸無水物に由来する基（ＯＸ基）を有する有機スズ化合物の混合物を製造する工程；
工程（２）：
該工程（１）で得られた該有機スズ化合物の混合物を加熱処理し、アルキル基再分配反応をおこなって、該アルキルスズ組成物中の、該モノアルキルスズアルコキシド化合物とトリアルキルスズアルコキシド化合物から、
ｉ）１つのスズ原子を有し、前記１つのスズ原子が、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物、
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物、
の群から選ばれる少なくとも１つのアルキルスズ化合物を得る工程；
ただし、上記した該ジアルキルスズ化合物、該テトラアルキルジスタンオキサン化合物、該ジアルキルスズジアルコキシド化合物、該テトラアルキルジアルコキシジスタンオキサン化合物、該モノアルキルスズアルコキシド化合物、該トリアルキルスズアルコキシド化合物のスズに直接結合したＲ１は同じアルキル基である、
［１１］
該アルキルスズ組成物が、下記工程（ａ）〜工程（ｃ）を順次おこなって得られる炭酸エステルを製造する過程において生成するアルキルスズ組成物である［１０］記載の製造方法、
工程（ａ）：下記一般式（７）で表されるジアルキルスズジアルコキシドと二酸化炭素とを反応させて、炭酸エステルと下記一般式（８）で表されるテトラアルキルジアルコキシジスタンオキサンおよび／または該テトラアルキルジアルコキシジスタンオキサンと二酸化炭素との結合体を含む反応液を得る工程；
【化７】
2010016297.tif 000009
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【化８】
2010016297.tif 000010
（式中：
Ｒ１は、直鎖状または分岐鎖状の炭素数１〜１２のアルキル基を表し；
Ｒ２は、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
工程（ｂ）：該反応液から蒸留によって炭酸エステルを分離し、該テトラアルキルジアルコキシジスタンオキサンおよび／または該テトラアルキルジアルコキシジスタンオキサンと二酸化炭素との結合体を含む残留液を得る工程；
工程（ｃ）：該残留液と下記一般式（９）で表されるアルコールとを反応させて、副生する水を除去してジアルキルスズジアルコキシドを再生し、該ジアルキルスズジアルコキシドを工程（ａ）のジアルキルスズジアルコキシドとして使用する工程、
【化９】
2010016297.tif 000011
（式中：
Ｗは、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
［１２］  該炭酸エステルを製造する過程において生成するアルキルスズ組成物から、ジアルキルスズジアルコキシドおよび／またはテトラアルキルジアルコキシジスタンオキサンを再生する［１０］記載の方法をおこなう工程を、
［１１］記載の工程（ｂ）および／または工程（ｃ）の後に実施し、再生されたジアルキルスズジアルコキシドおよび／またはテトラアルキルジアルコキシジスタンオキサンを、
工程（ａ）のジアルキルスズジアルコキシドとして使用し、
工程（ｂ）の残留液と混合して工程（ｃ）の原料として使用する
［１１］記載の製造方法、
［１３］  ［１］記載の方法に、下記工程（Ａ）〜工程（Ｂ）をさらに含む炭酸エステルの製造方法、
工程（Ａ）：請求項１記載の、ジアルキルスズジアルコキシド化合物および／またはテトラアルキルジアルコキシジスタンオキサン化合物と、二酸化炭素とを反応させて、炭酸エステルとテトラアルキルジアルコキシジスタンオキサン化合物および／または該テトラアルキルジアルコキシジスタンオキサン化合物と二酸化炭素との結合体を含む反応液を得る工程；
工程（Ｂ）：該反応液から蒸留によって炭酸エステルを分離し、テトラアルキルジアルコキシジスタンオキサンおよび／または該テトラアルキルジアルコキシジスタンオキサンと二酸化炭素との結合体を含む残留液を得る工程。
［１４］  ［１３］記載の方法に、下記工程（Ｃ）をさらに含み、該工程（Ｃ）で製造されるアルキルスズ化合物を［１］記載のアルキルスズ化合物として使用する炭酸エステルの製造方法、
工程（Ｃ）：該工程（Ｂ）の残留液と、一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と反応させて、下記ｉ）、ｉｉ）の群から選ばれる少なくとも１つのアルキルスズ化合物を製造する工程。
ｉ）１つのスズ原子を有し、２つのＳｎ−Ｒ１（Ｒ１はアルキル基を表す。）結合と２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物、
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物。
［１５］  該ジアルキルスズ化合物および／または該テトラアルキルジスタンオキサン化合物が、以下の工程（Ｉ）〜工程（ＩＩＩ）を含む方法によって製造される化合物である請求項１記載の方法、
工程（Ｉ）：下記一般式（１０）で表されるジアルキルスズジアルコキシドと二酸化炭素とを反応させて、炭酸エステルと下記一般式（１１）で表されるテトラアルキルジアルコキシジスタンオキサンおよび／または該テトラアルキルジアルコキシジスタンオキサンと二酸化炭素との結合体を含む反応液を得る工程；
【化１０】
2010016297.tif 000012
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【化１１】
2010016297.tif 000013
（式中：
Ｒ１は、各々独立して、直鎖状または分岐鎖状の炭素数１〜１２のアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
工程（ＩＩ）：該反応液から蒸留によって炭酸エステルを分離し、該テトラアルキルジアルコキシジスタンオキサンおよび／または該テトラアルキルジアルコキシジスタンオキサンと二酸化炭素との結合体を含む残留液を得る工程；
工程（ＩＩＩ）：該工程（ＩＩ）の残留液と、一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と反応させて、該酸および／または該酸無水物に由来する基（ＯＸ基）を有する化合物であって、下記式（１２）で表されるジアルコキシスズ化合物および／または下記式（１３）で表されるテトラアルキルジスタンオキサン化合物を製造する工程。
【化１２】
2010016297.tif 000014
（式中：
Ｒ１は、各々独立して、直鎖状または分岐鎖状の炭素数１〜１２のアルキル基を表し；
Ｏは、酸素原子を表し；
ＯＸは、ＯＸの共役酸であるＨＯＸが、ｐＫａが０以上６．８以下のブレンステッド酸である基ＯＸを表す。）
【化１３】
2010016297.tif 000015
（式中：
Ｒ１は、各々独立して、直鎖状または分岐鎖状の炭素数１〜１２のアルキル基を表し；
Ｏは、酸素原子を表し；
ＯＸは、ＯＸの共役酸であるＨＯＸが、ｐＫａが０以上６．８以下のブレンステッド酸である基ＯＸを表す。）
［１６］  該アルキル基Ｒ１が、炭素数１〜８の直鎖のアルキル基である［１］〜［１５］のうちいずれかに記載の製造方法、
［１７］  該アルキル基Ｒ１が、ｎ−ブチル基またはｎ−オクチル基である［１６］記載の製造方法、
［１８］  該酸ＨＯＸが、カルボン酸である［１０］、［１４］、［１５］のうちいずれかに記載の製造方法、
［１９］  該カルボン酸が、酢酸、プロピオン酸、マレイン酸からなる群から選ばれるカルボン酸である［１８］記載の製造方法、
［２０］  該酸無水物ＸＯＸが、無水酢酸、無水プロピオン酸、無水マレイン酸からなる群から選ばれる酸無水物である［１０］、［１４］、［１５］のうちいずれかに記載の製造方法、
を開示する。
【発明の効果】
【００１３】
本発明によれば、固体のスズ化合物を取り扱うことなく、ジアルキルスズ化合物および／またはテトラアルキルジスタンオキサン化合物を、簡便に、ジアルキルスズアルコキシド化合物および／またはテトラアルキルジアルコキシジスタンオキサン化合物に変換することができる。該ジアルキルスズアルコキシド化合物および／またはテトラアルキルジアルコキシジスタンオキサン化合物を、炭酸エステルの製造用触媒として使用することができる。また、炭酸エステルの製造に使用するジアルキルスズジアルコキシド化合物および／またはテトラアルキルジアルコキシジスタンオキサン化合物のアルキル基不均化反応によって生成するモノアルキルスズアルコキシド化合物とテトラアルキルスズアルコキシド化合物とから、有用な成分である、ジアルキルスズジアルコキシド化合物および／またはテトラアルキルジアルコキシジスタンオキサン化合物を製造し、炭酸エステルの製造に再使用することができるため、工業分野において大変有用である。
【図面の簡単な説明】
【００１４】
【図１】本実施の形態における、ジアルキルスズジアルコキシド化合物および／またはテトラアルキルジアルコキシジスタンオキサン化合物のアルキル基不均化反応によって生成するモノアルキルスズアルコキシド化合物およびトリアルキルスズアルコキシド化合物をジアルキルスズジアルコキシド化合物および／またはテトラアルキルジアルコキシジスタンオキサン化合物として再生する方法を説明するためのフロー図を示す。
【図２】炭酸エステルの製造方法と本実施の形態によるジアルキルスズ化合物の製造方法を組み合わせた、改良された炭酸エステルの製造方法を説明するためのフロー図を示す。
【図３】本実施の形態における工程（Ａ）〜工程（Ｃ）および工程（Ｚ）を組み合わせた炭酸エステルの製造方法を説明するためのフロー図を示す。
【図４】本実施の形態における工程（Ｉ）〜工程（ＩＩＩ）および工程（Ｚ）を組み合わせた炭酸エステルの製造方法を説明するためのフロー図を示す。
【図５】実施例における炭酸エステルの製造装置を表す概念図を示す。
【図６】実施例におけるジアルキルスズジアルコキシドおよび／またはテトラアルキルジアルコキシジスタンオキサンの製造装置を表す概念図を示す。
【図７】実施例における、炭酸エステル、ならびに、ジアルキルスズジアルコキシドおよび／またはテトラアルキルジアルコキシジスタンオキサンの製造装置を表す概念図を示す。
【図８】実施例における、炭酸エステル、ならびに、ジアルキルスズジアルコキシドおよび／またはテトラアルキルジアルコキシジスタンオキサンの製造装置を表す概念図を示す。
【発明を実施するための形態】
【００１５】
以下、本発明を実施するための形態（以下、「本実施の形態」という。）について詳細に説明する。なお、本発明は、以下の実施の形態に限定されるものではなく、その要旨の範囲内で種々変形して実施することができる。
【００１６】
本実施の形態の製造方法は、
下記ｉ）およびｉｉ）からなる群から選択される少なくとも1つのアルキルスズ化合物と、
ｉ）１つのスズ原子を有し、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物；、
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物；
Ｒ２ＯＣＯＯＲ２（Ｒ２は、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）で表される炭酸エステル、および／または、
Ｒ２ＯＨ（Ｒ２は、前記Ｒ２と同じ基を表す。）で表されるアルコールと、
を触媒の非存在下において反応させて、
ＸＯＲ２で表される化合物と、
１つのスズ原子を有し、２つのＳｎ−Ｒ１結合と、２つのＳｎ−ＯＲ２結合と、を有するジアルキルスズジアルコキシド化合物、および／または、
１つのＳｎ−Ｏ−Ｓｎ結合を有するテトラアルキルジアルコキシジスタンオキサン化合物であって、該テトラアルキルジアルコキシジスタンオキサン化合物中の各々のスズ原子が、２つのＳｎ−Ｒ１結合と、１つのＳｎ−ＯＲ２結合と、を有するテトラアルキルジアルコキシジスタンオキサン化合物と、
を製造する方法である。
【００１７】
＜ジアルキルスズ化合物＞
まず、ｉ）に属するジアルキルスズ化合物について説明する。
該ジアルキルスズ化合物は、下記式（１４）で表される化合物である。
【００１８】
【化１４】
2010016297.tif 000016
（式中：
Ｒ１は、各々独立して、直鎖状または分岐鎖状の炭素数１〜１２のアルキル基を表し；
Ｏは酸素原子を表し；
ＯＸ１およびＯＸ２は、ＯＸ１およびＯＸ２の共役酸であるＨＯＸ１およびＨＯＸ２が、ｐＫａが０以上６．８以下のブレンステッド酸であるＯＸ１およびＯＸ２であり；
ａおよびｂは、各々０〜２の整数であり、ａ＋ｂ＝２である）
【００１９】
上記式（１４）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるジアルキルスズ化合物も使用できるが、流動性が悪くなったり、生産性を損なったりする場合がある。工業的生産時の入手の容易さを考慮すれば、ｎ−ブチル基、ｎ−オクチル基がさらに好ましい。
【００２０】
上記式（１４）におけるＯＸ１およびＯＸ２は、その共役酸であるＨＯＸ１およびＨＯＸ２がブレンステッド酸であって、該共役酸のｐＫａが、０以上６．８以下であれば、特に制限はないが、好ましくは、アシルオキシル基、アリールオキシ基よりなる群から選ばれる少なくとも１種の置換基であって、その共役酸のｐＫａが、０以上６．８以下のものが好ましい。さらに好ましくは、該基を構成する炭素原子の数が、０〜１２の整数より選ばれる数である基であることが好ましい。このような基の具体例としては、アセトキシ基、プロピオニルオキシ基、ブチリルオキシ基、バレリルオキシ基、ラウロイルオキシ基等の、直鎖状もしくは分岐鎖状の飽和アルキル基とカルボニル基と酸素原子から構成されるアシルオキシル基；フェノキシ基、メチルフェノキシ基（各異性体）、エチルフェノキシ基（各異性体）、プロピルフェノキシ基（各異性体）、ブチルフェノキシ基（各異性体）、ペンチルフェノキシ基（各異性体）、ヘキシルフェノキシ基（各異性体）、ジメチルフェノキシ基（各異性体）、メチルエチルフェノキシ基（各異性体）、メチルプロピルフェノキシ基（各異性体）、メチルブチルフェノキシ基（各異性体）、メチルペンチルフェノキシ基（各異性体）、ジエチルフェノキシ基（各異性体）、エチルプロピルフェノキシ基（各異性体）、エチルブチルフェノキシ基（各異性体）、ジプロピルフェノキシ基（各異性体）、トリメチルフェノキシ基（各異性体）、ジメチルエチルフェノキシ基（各異性体）、ジメチルプロピルフェノキシ基（各異性体）、ジメチルブチルフェノキシ基（各異性体）、メチルエチルプロピルフェノキシ基、メチルジメチルフェノキシ基、トリエチルフェノキシ基（各異性体）等のアリールオキシ基；等を挙げることができる。
【００２１】
上記式（１４）で表されるジアルキルスズ化合物の具体例としては、ジメチル−ジアセトキシスズ、ジメチル−ジプロピオニルオキシスズ（各異性体）、ジメチル−ジブチリルオキシスズ（各異性体）、ジメチル−バレリルオキシスズ（各異性体）、ジメチル−ジラウロリルオキシスズ（各異性体）、ジブチル−ジアセトキシスズ（各異性体）、ジブチル−ジプロピオニルオキシスズ（各異性体）、ジブチル−ジブチリルオキシスズ（各異性体）、ジブチル−ジバレリルオキシスズ（各異性体）、ジブチル−ジラウロリルオキシスズ（各異性体）、ジオクチル−ジアセトキシスズ（各異性体）、ジオクチル−ジプロピオニルオキシスズ（各異性体）、ジオクチル−ジブチリルオキシスズ（各異性体）、ジオクチル−バレリルオキシスズ（各異性体）、ジオクチル−ジラウロリルオキシスズ（各異性体）等のジアルキル−ジアシルオキシスズ；ジメチル−ジフェノキシスズ、ジメチル−ジ（メチルフェノキシ）スズ（各異性体）、ジメチル−ジ（エチルフェノキシ）スズ（各異性体）、ジメチル−ジ（プロピルフェノキシ）スズ（各異性体）、ジメチル−ジ（ブチルフェノキシ）スズ（各異性体）、ジメチル−ジ（ペンチルフェノキシ）スズ（各異性体）、ジメチル−ジ（ヘキシルフェノキシ）スズ（各異性体）、ジメチル−ビス（ジメチルフェノキシ）スズ（各異性体）、ジメチル−ジ（メチルエチルフェノキシ）スズ（各異性体）、ジメチル−ジ（メチルプロピルフェノキシ）スズ（各異性体）、ジメチル−ジ（メチルブチルフェノキシ）スズ（各異性体）、ジメチル−ジ（メチルペンチルフェノキシ）スズ（各異性体）、ジメチル−ビス（ジエチルフェノキシ）スズ（各異性体）、ジメチル−ジ（エチルプロピルフェノキシ）スズ（各異性体）、ジメチル−ジ（エチルブチルフェノキシ）スズ（各異性体）、ジメチル−ジ（ジプロピルフェノキシ）スズ（各異性体）、ジメチル−ジ（トリメチルフェノキシ）スズ（各異性体）、ジメチル−ビス（ジメチルエチルフェノキシ）スズ（各異性体）、ジメチル−ビス（ジメチルプロピルフェノキシ）スズ（各異性体）、ジメチル−ビス（ジメチルブチルフェノキシ）スズ（各異性体）、ジメチル−ジ（メチルエチルプロピルフェノキシ）スズ（各異性体）、ジメチル−ジ（エチルジメチルフェノキシ）スズ（各異性体）、ジメチル−ジ（トリエチルフェノキシ）スズ（各異性体）、ジブチル−ジフェノキシスズ（各異性体）、ジブチル−ジ（メチルフェノキシ）スズ（各異性体）、ジブチル−ジ（エチルフェノキシ）スズ（各異性体）、ジブチル−ジ（プロピルフェノキシ）スズ（各異性体）、ジブチル−ジ（ブチルフェノキシ）スズ（各異性体）、ジブチル−ジ（ペンチルフェノキシ）スズ（各異性体）、ジブチル−ジ（ヘキシルフェノキシ）スズ（各異性体）、ジブチル−ビス（ジメチルフェノキシ）スズ（各異性体）、ジブチル−ジ（メチルエチルフェノキシ）スズ（各異性体）、ジブチル−ジ（メチルプロピルフェノキシ）スズ（各異性体）、ジブチル−ジ（メチルブチルフェノキシ）スズ（各異性体）、ジブチル−ジ（メチルペンチルフェノキシ）スズ（各異性体）、ジブチル−ビス（ジエチルフェノキシ）スズ（各異性体）、ジブチル−ジ（エチルプロピルフェノキシ）スズ（各異性体）、ジブチル−ジ（エチルブチルフェノキシ）スズ（各異性体）、ジブチル−ジ（ジプロピルフェノキシ）スズ（各異性体）、ジブチル−ジ（トリメチルフェノキシ）スズ（各異性体）、ジブチル−ビス（ジメチルエチルフェノキシ）スズ（各異性体）、ジブチル−ビス（ジメチルプロピルフェノキシ）スズ（各異性体）、ジブチル−ビス（ジメチルブチルフェノキシ）スズ（各異性体）、ジブチル−ジ（メチルエチルプロピルフェノキシ）スズ（各異性体）、ジブチル−ジ（エチルジメチルフェノキシ）スズ（各異性体）、ジブチル−ジ（トリエチルフェノキシ）スズ（各異性体）、ジオクチル−ジフェノキシスズ（各異性体）、ジオクチル−ジ（メチルフェノキシ）スズ（各異性体）、ジオクチル−ジ（エチルフェノキシ）スズ（各異性体）、ジオクチル−ジ（プロピルフェノキシ）スズ（各異性体）、ジオクチル−ジ（ブチルフェノキシ）スズ（各異性体）、ジオクチル−ジ（ペンチルフェノキシ）スズ（各異性体）、ジオクチル−ジ（ヘキシルフェノキシ）スズ（各異性体）、ジオクチル−ビス（ジメチルフェノキシ）スズ（各異性体）、ジオクチル−ジ（メチルエチルフェノキシ）スズ（各異性体）、ジオクチル−ジ（メチルプロピルフェノキシ）スズ（各異性体）、ジオクチル−ジ（メチルブチルフェノキシ）スズ（各異性体）、ジオクチル−ジ（メチルペンチルフェノキシ）スズ（各異性体）、ジオクチル−ビス（ジエチルフェノキシ）スズ（各異性体）、ジオクチル−ジ（エチルプロピルフェノキシ）スズ（各異性体）、ジオクチル−ジ（エチルブチルフェノキシ）スズ（各異性体）、ジオクチル−ジ（ジプロピルフェノキシ）スズ（各異性体）、ジオクチル−ジ（トリメチルフェノキシ）スズ（各異性体）、ジオクチル−ビス（ジメチルエチルフェノキシ）スズ（各異性体）、ジオクチル−ビス（ジメチルプロピルフェノキシ）スズ（各異性体）、ジオクチル−ビス（ジメチルブチルフェノキシ）スズ（各異性体）、ジオクチル−ジ（メチルエチルプロピルフェノキシ）スズ（各異性体）、ジオクチル−ジ（エチルジメチルフェノキシ）スズ（各異性体）、ジオクチル−ジ（トリエチルフェノキシ）スズ（各異性体）等のアルキル−ジアリールオキシスズ等を挙げることができる。
【００２２】
＜テトラアルキルジスタンオキサン化合物＞
次に、ｉｉ）に属するテトラアルキルジスタンオキサン化合物について説明する。
該テトラアルキルジスタンオキサン化合物は、下記式（１５）で表される化合物である。
【化１５】
2010016297.tif 000017
（式中：
Ｒ１は、各々独立して、直鎖状または分岐鎖状の炭素数１〜１２のアルキル基を表し；
Ｏは酸素原子を表し；
ＯＸ３およびＯＸ４は、ＯＸ３およびＯＸ４の共役酸であるＨＯＸ３およびＨＯＸ４が、ｐＫａが０以上６．８以下のブレンステッド酸であるＯＸ３およびＯＸ４である。）
【００２３】
上記式（１５）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるテトラアルキルジスタンオキサン化合物も使用できるが、流動性が悪くなったり、生産性を損なったりする場合がある。工業的生産時の入手の容易さを考慮すれば、ｎ−ブチル基、ｎ−オクチル基がさらに好ましい。
【００２４】
上記式（１５）におけるＯＸ３およびＯＸ４は、その共役酸であるＨＯＸ３およびＨＯＸ４がブレンステッド酸であって、該共役酸のｐＫａが、０以上６．８以下であれば、特に制限はないが、好ましくは、アシルオキシル基、アリールオキシ基よりなる群から選ばれる少なくとも１種の置換基であって、その共役酸のｐＫａが、０以上６．８以下のものが好ましい。さらに好ましくは、該基を構成する炭素原子の数が、０〜１２の整数より選ばれる数である基であることが好ましい。このような基の具体例としては、アセトキシ基、プロピオニルオキシ基、ブチリルオキシ基、バレリルオキシ基、ラウロイルオキシ基等の、直鎖状もしくは分岐鎖状の飽和アルキル基とカルボニル基と酸素原子から構成されるアシルオキシル基；フェノキシ基、メチルフェノキシ基（各異性体）、エチルフェノキシ基（各異性体）、プロピルフェノキシ基（各異性体）、ブチルフェノキシ基（各異性体）、ペンチルフェノキシ基（各異性体）、ヘキシルフェノキシ基（各異性体）、ジメチルフェノキシ基（各異性体）、メチルエチルフェノキシ基（各異性体）、メチルプロピルフェノキシ基（各異性体）、メチルブチルフェノキシ基（各異性体）、メチルペンチルフェノキシ基（各異性体）、ジエチルフェノキシ基（各異性体）、エチルプロピルフェノキシ基（各異性体）、エチルブチルフェノキシ基（各異性体）、ジプロピルフェノキシ基（各異性体）、トリメチルフェノキシ基（各異性体）、ジメチルエチルフェノキシ基（各異性体）、ジメチルプロピルフェノキシ基（各異性体）、ジメチルブチルフェノキシ基（各異性体）、メチルエチルプロピルフェノキシ基、メチルジメチルフェノキシ基、トリエチルフェノキシ基（各異性体）等のアリールオキシ基；等を挙げることができる。
【００２５】
上記式（１５）で表される化合物の具体例としては、１，１，３，３−テトラメチル−１，３−ジアセトキシジスタンオキサン、１，１，３，３−テトラメチル−１，３−ジプロピオニルオキシジスタンオキサン（各異性体）、１，１，３，３−テトラメチル−１，３−ジブチリルオキシジスタンオキサン（各異性体）、１，１，３，３−テトラメチル−１，３−ジバレリルオキシジスタンオキサン（各異性体）、１，１，３，３−テトラメチル−１，３−ジラウロリルオキシジスタンオキサン（各異性体）、１，１，３，３−テトラブチル−１，３−ジアセトキシジスタンオキサン（各異性体）、１，１，３，３−テトラブチル−１，３−ジプロピオニルオキシジスタンオキサン（各異性体）、１，１，３，３−テトラブチル−１，３−ジブチリルオキシジスタンオキサン（各異性体）、１，１，３，３−テトラブチル−１，３−ジバレリルオキシジスタンオキサン（各異性体）、１，１，３，３−テトラブチル−１，３−ジラウロリルオキシジスタンオキサン（各異性体）、１，１，３，３−テトラオクチル−１，３−ジアセトキシジスタンオキサン（各異性体）、１，１，３，３−テトラオクチル−１，３−ジプロピオニルオキシジスタンオキサン（各異性体）、１，１，３，３−テトラオクチル−１，３−ジブチリルオキシジスタンオキサン（各異性体）、１，１，３，３−テトラオクチル−１，３−ジバレリルオキシジスタンオキサン（各異性体）、１，１，３，３−テトラオクチル−１，３−ジラウロリルオキシジスタンオキサン（各異性体）等の１，１，３，３−テトラアルキル−１，３−ジアシルオキシジスタンオキサン；１，１，３，３−テトラメチル−１，３−ジフェノキシジスタンオキサン、１，１，３，３−テトラメチル−１，３−ジ（メチルフェノキシ）ジスタンオキサン（各異性体）、１，１，３，３−テトラメチル−１，３−ジ（エチルフェノキシ）ジスタンオキサン（各異性体）、１，１，３，３−テトラメチル−１，３−ジ（プロピルフェノキシ）ジスタンオキサン（各異性体）、１，１，３，３−テトラメチル−１，３−ジ（ブチルフェノキシ）ジスタンオキサン（各異性体）、１，１，３，３−テトラメチル−１，３−ジ（ペンチルフェノキシ）ジスタンオキサン（各異性体）、１，１，３，３−テトラメチル−１，３−ジ（ヘキシルフェノキシ）ジスタンオキサン（各異性体）、１，１，３，３−テトラメチル−１，３−ビス（ジメチルフェノキシ）ジスタンオキサン（各異性体）、１，１，３，３−テトラメチル−１，３−ジ（メチルエチルフェノキシ）ジスタンオキサン（各異性体）、１，１，３，３−テトラメチル−１，３−ジ（メチルプロピルフェノキシ）ジスタンオキサン（各異性体）、１，１，３，３−テトラメチル−１，３−ジ（メチルブチルフェノキシ）ジスタンオキサン（各異性体）、１，１，３，３−テトラメチル−１，３−ジ（メチルペンチルフェノキシ）ジスタンオキサン（各異性体）、１，１，３，３−テトラメチル−１，３−ビス（ジエチルフェノキシ）ジスタンオキサン（各異性体）、１，１，３，３−テトラメチル−１，３−ジ（エチルプロピルフェノキシ）ジスタンオキサン（各異性体）、１，１，３，３−テトラメチル−１，３−ジ（エチルブチルフェノキシ）ジスタンオキサン（各異性体）、１，１，３，３−テトラメチル−１，３−ジ（ジプロピルフェノキシ）ジスタンオキサン（各異性体）、１，１，３，３−テトラメチル−１，３−ジ（トリメチルフェノキシ）ジスタンオキサン（各異性体）、１，１，３，３−テトラメチル−１，３−ビス（ジメチルエチルフェノキシ）ジスタンオキサン（各異性体）、１，１，３，３−テトラメチル−１，３−ビス（ジメチルプロピルフェノキシ）ジスタンオキサン（各異性体）、１，１，３，３−テトラメチル−１，３−ビス（ジメチルブチルフェノキシ）ジスタンオキサン（各異性体）、１，１，３，３−テトラメチル−１，３−ジ（メチルエチルプロピルフェノキシ）ジスタンオキサン（各異性体）、１，１，３，３−テトラメチル−１，３−ジ（エチルジメチルフェノキシ）ジスタンオキサン（各異性体）、１，１，３，３−テトラメチル−１，３−ジ（トリエチルフェノキシ）スズ（各異性体）、１，１，３，３−テトラブチル１，３−ジフェノキシジスタンオキサン（各異性体）、１，１，３，３−テトラブチル１，３−ジ（メチルフェノキシ）ジスタンオキサン（各異性体）、１，１，３，３−テトラブチル１，３−ジ（エチルフェノキシ）ジスタンオキサン（各異性体）、１，１，３，３−テトラブチル１，３−ジ（プロピルフェノキシ）ジスタンオキサン（各異性体）、１，１，３，３−テトラブチル１，３−ジ（ブチルフェノキシ）ジスタンオキサン（各異性体）、１，１，３，３−テトラブチル１，３−ジ（ペンチルフェノキシ）ジスタンオキサン（各異性体）、１，１，３，３−テトラブチル１，３−ジ（ヘキシルフェノキシ）ジスタンオキサン（各異性体）、１，１，３，３−テトラブチル１，３−ビス（ジメチルフェノキシ）ジスタンオキサン（各異性体）、１，１，３，３−テトラブチル１，３−ジ（メチルエチルフェノキシ）ジスタンオキサン（各異性体）、１，１，３，３−テトラブチル１，３−ジ（メチルプロピルフェノキシ）ジスタンオキサン（各異性体）、１，１，３，３−テトラブチル１，３−ジ（メチルブチルフェノキシ）ジスタンオキサン（各異性体）、１，１，３，３−テトラブチル１，３−ジ（メチルペンチルフェノキシ）ジスタンオキサン（各異性体）、１，１，３，３−テトラブチル１，３−ビス（ジエチルフェノキシ）ジスタンオキサン（各異性体）、１，１，３，３−テトラブチル１，３−ジ（エチルプロピルフェノキシ）ジスタンオキサン（各異性体）、１，１，３，３−テトラブチル１，３−ジ（エチルブチルフェノキシ）ジスタンオキサン（各異性体）、１，１，３，３−テトラブチル１，３−ジ（ジプロピルフェノキシ）ジスタンオキサン（各異性体）、１，１，３，３−テトラブチル１，３−ジ（トリメチルフェノキシ）ジスタンオキサン（各異性体）、１，１，３，３−テトラブチル１，３−ビス（ジメチルエチルフェノキシ）ジスタンオキサン（各異性体）、１，１，３，３−テトラブチル１，３−ビス（ジメチルプロピルフェノキシ）ジスタンオキサン（各異性体）、１，１，３，３−テトラブチル１，３−ビス（ジメチルブチルフェノキシ）ジスタンオキサン（各異性体）、１，１，３，３−テトラブチル１，３−ジ（メチルエチルプロピルフェノキシ）ジスタンオキサン（各異性体）、１，１，３，３−テトラブチル１，３−ジ（エチルジメチルフェノキシ）ジスタンオキサン（各異性体）、１，１，３，３−テトラブチル１，３−ジ（トリエチルフェノキシ）スズ（各異性体）、１，１，３，３−テトラオクチル１，３−ジフェノキシジスタンオキサン（各異性体）、１，１，３，３−テトラオクチル１，３−ジ（メチルフェノキシ）ジスタンオキサン（各異性体）、１，１，３，３−テトラオクチル１，３−ジ（エチルフェノキシ）ジスタンオキサン（各異性体）、１，１，３，３−テトラオクチル１，３−ジ（プロピルフェノキシ）ジスタンオキサン（各異性体）、１，１，３，３−テトラオクチル１，３−ジ（ブチルフェノキシ）ジスタンオキサン（各異性体）、１，１，３，３−テトラオクチル１，３−ジ（ペンチルフェノキシ）ジスタンオキサン（各異性体）、１，１，３，３−テトラオクチル１，３−ジ（ヘキシルフェノキシ）ジスタンオキサン（各異性体）、１，１，３，３−テトラオクチル１，３−ビス（ジメチルフェノキシ）ジスタンオキサン（各異性体）、１，１，３，３−テトラオクチル１，３−ジ（メチルエチルフェノキシ）ジスタンオキサン（各異性体）、１，１，３，３−テトラオクチル１，３−ジ（メチルプロピルフェノキシ）ジスタンオキサン（各異性体）、１，１，３，３−テトラオクチル１，３−ジ（メチルブチルフェノキシ）ジスタンオキサン（各異性体）、１，１，３，３−テトラオクチル１，３−ジ（メチルペンチルフェノキシ）ジスタンオキサン（各異性体）、１，１，３，３−テトラオクチル１，３−ビス（ジエチルフェノキシ）ジスタンオキサン（各異性体）、１，１，３，３−テトラオクチル１，３−ジ（エチルプロピルフェノキシ）ジスタンオキサン（各異性体）、１，１，３，３−テトラオクチル１，３−ジ（エチルブチルフェノキシ）ジスタンオキサン（各異性体）、１，１，３，３−テトラオクチル１，３−ジ（ジプロピルフェノキシ）ジスタンオキサン（各異性体）、１，１，３，３−テトラオクチル１，３−ジ（トリメチルフェノキシ）ジスタンオキサン（各異性体）、１，１，３，３−テトラオクチル１，３−ビス（ジメチルエチルフェノキシ）ジスタンオキサン（各異性体）、１，１，３，３−テトラオクチル１，３−ビス（ジメチルプロピルフェノキシ）ジスタンオキサン（各異性体）、１，１，３，３−テトラオクチル１，３−ビス（ジメチルブチルフェノキシ）ジスタンオキサン（各異性体）、１，１，３，３−テトラオクチル１，３−ジ（メチルエチルプロピルフェノキシ）ジスタンオキサン（各異性体）、１，１，３，３−テトラオクチル１，３−ジ（エチルジメチルフェノキシ）ジスタンオキサン（各異性体）、１，１，３，３−テトラオクチル１，３−ジ（トリエチルフェノキシ）スズ（各異性体）等の１，１，３，３−テトラアルキル−１，３−ジアリールオキシジスタンオキサンを挙げることができる。
【００２６】
一般に、有機スズ化合物は会合構造をとりやすく、例えばジアルキルスズジアルコキシドはダイマー構造を形成したり、テトラアルキルジアルコキシジスタンオキサンは、２分子または３分子が会合したラダー構造を形成して存在する場合もあることが知られている。このような会合状態が変化する場合であっても、単量体構造で化合物を表すことは、当業者にとっては一般的である。
【００２７】
＜炭酸エステル＞
本実施の形態で使用される炭酸エステルは、特に制限はないが、下記式（１６）で表される炭酸エステルが好ましく使用される。
【００２８】
（化１６）
Ｒ２ＯＣＯＯＲ２                            （１６）
（式中：
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【００２９】
上記式（１６）で表される炭酸エステルとしては、Ｒ２が脂肪族炭化水素基であっても芳香族炭化水素基であってもよいが、炭酸エステルを構成するＲ２基にＯＨ基が結合したＲ２ＯＨ構造のヒドロキシル化合物の酸性が低いほうがＲ２ＯＸとして脱離しやすいため、上記Ｒ２中、酸素に結合する炭素が、メチルまたはメチレン構造であることが好ましい。このようなＲ２としては、メチル基、エチル基、プロピル基（各異性体）、ブチル基（各異性体）、ペンチル基（各異性体）、ヘキシル基（各異性体）、ヘプチル基（各異性体）、オクチル基（各異性体）、ノニル基（各異性体）、デシル基（各異性体）、ドデシル基（各異性体）、ヘキサデシル基（各異性体）、オクタデシル基（各異性体）等のアルキル基；シクロペンチル基、シクロヘキシル基、シクロヘプチル基、シクロオクチル基（各異性体）、メチル−シクロペンチル基、メチル−シクロヘキシル基、メチル−シクロヘプチル基、メチル−シクロクチル基（各異性体）、エチルシクロペンチル基、エチルシクロヘキシル基、エチルシクロヘプチル基、エチルシクロクチル基（各異性体）、プロピルシクロペンチル基、プロピルシクロヘキシル基、プロピルシクロヘプチル基、プロピルシクロクチル基（各異性体）、シクロペンチルメチル基、シクロヘキシルメチル基、シクロヘプチルメチル基、シクロオクチルメチル基（各異性体）、シクロペンチルエチル基、シクロヘキシルエチル基、シクロヘプチルエチル基、シクロオクチルエチル基（各異性体）、シクロペンチルプロピル基、シクロヘキシルプロピル基、シクロヘプチルプロピル基、シクロオクチルプロピル基（各異性体）等のシクロアルキル基、シクロペンチルメチル基、シクロペンチルエチル基、シクロヘキシルメチル基、シクロヘキシルエチル基等の環状炭化水素置換基を有する炭化水素基、フェニルメチル基、フェニルエチル基、トリルメチル基、トリルエチル基（各異性体）、キシリルメチル基（各異性体）、キシリルエチル基（各異性体）等のアリール置換炭化水素基、メトキシメチル基、メトキシエチル基、メトキシプロピル基（各異性体）、メトキシブチル基（各異性体）、メトキシペンチル基（各異性体）、メトキシヘキシル基（各異性体）、エトキシメチル基、エトキシエチル基、エトキシプロピル基（各異性体）、エトキシブチル基（各異性体）、エトキシペンチル基（各異性体）、エトキシヘキシル基（各異性体）、ポリオキシエチレン基等のポリオキシアルキレン基を挙げることができる。これらの中でも流動性や反応後の分離を考慮すれば、さらに好ましくは、上記式（１６）において、Ｒ２が炭素数１〜８である炭酸エステルである。炭化水素中でもＲ２がアルキル基、シクロアルキル基から選ばれる基である炭酸エステルが最も好ましい。上記式（１６）で表される炭酸エステルの具体例としては、炭酸ジメチル、炭酸ジエチル、炭酸ジプロピル（各異性体）、炭酸ジブチル（各異性体）、炭酸ジペンチル（各異性体）、炭酸ジヘキシル（各異性体）、炭酸ジヘプチル（各異性体）、炭酸ジオクチル（各異性体）等の炭酸エステルを挙げることができる。
【００３０】
＜アルコール＞
本実施の形態におけるアルコールとしては、特に制限はないが、下記式（１７）で表されるアルコールである。
【００３１】
（化１７）
Ｒ２ＯＨ （１７）
（式中：
Ｒ２は、上記式（１６）におけるＲ２と同じ定義を有する。）
【００３２】
上記式（１７）で表されるアルコールとしては、Ｒ２が脂肪族炭化水素基であっても芳香族炭化水素基であってもよいが、中でも、Ｒ２がアルキル基、シクロアルキル基から選ばれる基であるアルコールが好ましい。このようなＲ２としては、メチル基、エチル基、プロピル基（各異性体）、ブチル基（各異性体）、ペンチル基（各異性体）、ヘキシル基（各異性体）、ヘプチル基（各異性体）、オクチル基（各異性体）、ノニル基（各異性体
、デシル基（各異性体）、ドデシル基（各異性体）、ヘキサデシル基（各異性体）、オクタデシル基（各異性体）等のアルキル基；シクロペンチル基、シクロヘキシル基、シクロヘプチル基、シクロオクチル基（各異性体）、メチル−シクロペンチル基、メチル−シクロヘキシル基、メチル−シクロヘプチル基、メチル−シクロクチル基（各異性体）、エチルシクロペンチル基、エチルシクロヘキシル基、エチルシクロヘプチル基、エチルシクロクチル基（各異性体）、プロピルシクロペンチル基、プロピルシクロヘキシル基、プロピルシクロヘプチル基、プロピルシクロクチル基（各異性体）、シクロペンチルメチル基、シクロヘキシルメチル基、シクロヘプチルメチル基、シクロオクチルメチル基（各異性体）、シクロペンチルエチル基、シクロヘキシルエチル基、シクロヘプチルエチル基、シクロオクチルエチル基（各異性体）、シクロペンチルプロピル基、シクロヘキシルプロピル基、シクロヘプチルプロピル基、シクロオクチルプロピル基（各異性体）等のシクロアルキル基を挙げることができる。これらの中でも、さらに好ましくは、上記式（１７）において、Ｒ２が炭素数１〜８のアルキル基であるアルコールである。このようなアルコールの具体例としては、メタノール、エタノール、プロピルアルコール（各異性体）、ブチルアルコール（各異性体）、ペンチルアルコール（各異性体）、ヘキシルアルコール（各異性体）、ヘプチルアルコール（各異性体）、オクチルアルコール（各異性体）等のアルコールを挙げることができる。
【００３３】
また、本発明の別の形態では、下記式（１８）で表されるアルコールを使用する。
【００３４】
【化１８】
2010016297.tif 000018
（式中：
Ｗは、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【００３５】
式（１８）で表されるアルコールに制限はないが、上記式（１７）で例示したアルコールを使用することができる。好ましい例としても上記式（１７）で好ましい例として例示したアルコールを好適に使用することができる。後述するが、水との分離を容易にするために、常圧での沸点が水より高いアルコールが更に好ましく、このような例として、ｎ−ブタノール、３−メチルプロパノール、ペンチルアルコール（各異性体）、ヘキシルアルコール（各異性体）、ヘプチルアルコール（各異性体）、オクチルアルコール（各異性体）を挙げることができる。
【００３６】
＜ジアルキルスズ化合物および／またはテトラアルキルジスタンオキサン化合物と、炭酸エステルとの反応＞  
次に、本実施の形態における、ジアルキルスズ化合物および／またはテトラアルキルジスタンオキサン化合物と、炭酸エステルとの反応について説明する。
【００３７】
当該反応において、ジアルキルスズ化合物および／またはテトラアルキルジスタンオキサン化合物と、炭酸エステルとの反応において、これらの化合物の組成比は、ジアルキルスズ化合物および／またはテトラアルキルジスタンオキサン化合物と、炭酸エステルとの化学量論比が、好ましくは１：０．１〜１：１００である。反応速度を速めて反応を早く完結させるためには、大過剰の炭酸エステルを使用することが好ましいが、あまりに大量の炭酸エステルを使用すれば反応器が大きくなりすぎることから、好ましくは１：０．３〜１：５０、さらに好ましくは１：１〜１：３０の範囲の組成比で実施される。
【００３８】
反応温度は、使用する反応剤の種類や組成比によって異なるが、好ましくは、２０℃〜２５０℃の温度範囲である。反応を早期に完結させるためには高温にて反応を実施することが好ましいが、あまりに高温で実施すると、反応原料であるジアルキルスズ化合物および／またはテトラアルキルジスタンオキサン化合物、および／または、反応生成物である、ジアルキルスズジアルコキシド化合物および／またはテトラアルキルジアルコキシジスタンオキサン化合物の熱変性反応等を生起して、当該反応における目的化合物の収率を低下させる場合があることから、より好ましくは、３０℃〜２３０℃の温度範囲、さらに好ましくは、５０℃〜２００℃の温度範囲において実施される。また、当該反応において、触媒を使用する必要はない。
【００３９】
当該反応において、溶媒を用いる必要はないが、流動性を向上させる、あるいは反応操作を容易にする目的で溶媒を用いることができる。使用できる溶媒は、反応原料であるジアルキルスズ化合物および／またはテトラアルキルジスタンオキサン化合物、および炭酸エステルや、  反応生成物であるジアルキルスズジアルコキシド化合物および／またはテトラアルキルジアルコキシジスタンオキサン化合物と反応しないものであれば、どのような溶媒であってもよい。このような溶媒として、例えば、炭素数５〜１６の直鎖状、分岐状、環状の炭化水素；炭素数４〜１６の直鎖状、分岐状、環状の炭化水素からなるエーテル類；炭素数１〜１６の直鎖状、分岐状、環状のハロゲン化炭化水素類などが挙げられる。具体的には、ペンタン（各異性体）、ヘキサン（各異性体）、ヘプタン（各異性体）、オクタン（各異性体）、ノナン（各異性体）、デカン（各異性体）、ヘキサデカン（各異性体）、シクロヘキサン、シクロヘプタン、シクロオクタン、ベンゼン、トルエン、キシレン（各異性体）、エチルベンゼンなどから選ばれる鎖状、環状の炭化水素；ジエチルエーテル、ジプロピルエーテル（各異性体）、ジブチルエーテル（各異性体）、ジヘキシルエーテル（各異性体）、ジオクチルエーテル（各異性体）、ジフェニルエーテルなどから選ばれるエーテル類；塩化メチレン、クロロホルム、四塩化炭素、クロロベンゼン、テトラクロロエタン、ジクロロベンゼン（異性体）などから選ばれるハロゲン化炭化水素類を用いることができる。また、当該反応において、炭酸エステルを過剰量使用した場合は、余剰の炭酸エステルを溶媒として使用することもできる。これらの溶媒は単独でも２種類以上の混合物として使用することもできる。
【００４０】
溶媒の他に、添加剤を加える必要はないが、流動性の調整や、反応速度の調整の目的で添加剤を加えても構わない。使用できる添加剤は、反応に悪影響を及ぼすものでなければ制限なく添加できる。このような添加剤としては、ルイス酸性の化合物、ルイス塩基性化合物が挙げられる。たとえば、ＳｎＦ２や、ＳｎＢｒ２などの化合物が使用できる。
【００４１】
当該反応が実施される圧力は特に限定されず、減圧、大気圧、加圧のいずれの条件においてもおこなうことができるが、当該反応における反応生成物である、ジアルキルスズジアルコキシド化合物および／またはテトラアルキルジアルコキシジスタンオキサン化合物、および／または、後述するＸＯＲ２で表される化合物の一部もしくは全部を、反応系より除去しながら当該反応を実施する場合には、好ましくは減圧下でおこなわれる。減圧下で実施する場合は、好ましくは１０Ｐａ〜１ＭＰａの範囲で実施され、より好ましくは１ｋＰａ〜０．５ＭＰａの範囲で実施される。また、当該反応は、アルゴン、ネオン、窒素などの不活性ガス雰囲気下で行われることが好ましく、これらの不活性ガスは、脱水カラム等により乾燥された状態のものが好ましく使用される。
【００４２】
当該反応が実施される反応時間（連続法では滞留時間）は、当該反応において使用される化合物や反応器、温度や圧力によって異なり、特に制限はないが、好ましくは０．０１〜３０時間、より好ましくは０．１〜２０時間の範囲で実施できる。また、所望量のジアルキルスズジアルコキシド化合物および／またはテトラアルキルジアルコキシジスタンオキサン化合物の生成を確認したのち、反応を終了することもできる。反応の進行は、反応器内の反応液をサンプリングし、１１９Ｓｎ−ＮＭＲやガスクロマトグラフィーなどの方法によって、ジアルキルスズジアルコキシド化合物および／またはテトラアルキルジアルコキシジスタンオキサン化合物の生成量を分析する方法などで確認できる。例えば、ジアルキルスズジアルコキシド化合物および／またはテトラアルキルジアルコキシジスタンオキサン化合物が、ジアルキルスズ化合物および／またはテトラアルキルジスタンオキサン化合物のモル数に対して、１０％以上生成したら反応を終了してもよく、該値を９０％以上になるまで反応を続けてから終了してもよい。
【００４３】
また、ジアルキルスズ化合物および／またはテトラアルキルジスタンオキサン化合物と、炭酸エステルＲ２ＯＣＯＯＲ２との反応において、後述するＸＯＲ２で表される化合物も生成するが、これらの化合物を、ガスクロマトグラフィーや液体クロマトグラフィー等の公知の方法によって定量し、所望量生成していることを確認したのち、反応を終了することもできる。
【００４４】
本実施の形態の各反応で使用する反応器に特に制限はなく、公知の反応器が使用できる。例えば攪拌槽、加圧式攪拌槽、減圧式攪拌槽、塔型反応器、蒸留塔、充填塔、薄膜蒸留器など、従来公知の反応器を適宜組み合わせて使用できる。反応器の材質にも特に制限はなく、公知の材質が使用できる。例えば、ガラス製、ステンレス製、炭素鋼製、ハステロイ製や、基材にグラスライニングを施したものや、テフロン（登録商標）コーティングをおこなったものも使用できる。工程や条件によっては、酸による腐食が顕著となる場合もあるので、そのような場合にはガラス製やグラスライニング、テフロン（登録商標）コーティングを施したり、ハステロイ製反応器を適宜選択してよい。
【００４５】
＜ジアルキルスズ化合物および／またはテトラアルキルジスタンオキサン化合物と、アルコールとの反応＞
次に、本実施の形態における、ジアルキルスズ化合物および／またはテトラアルキルジスタンオキサン化合物と、アルコールとの反応について説明する。
当該反応において、ジアルキルスズ化合物および／またはテトラアルキルジスタンオキサン化合物と、アルコールとの反応において、これらの化合物の組成比は、ジアルキルスズ化合物および／またはテトラアルキルジスタンオキサン化合物と、アルコールとの化学量論比が、好ましくは１：０．１〜１：１００である。反応速度を速めて反応を早く完結させるためには、大過剰のアルコールを使用することが好ましいが、あまりに大量のアルコールを使用すれば反応器が大きくなりすぎることから、好ましくは１：０．３〜１：５０、さらに好ましくは１：１〜１：３０の範囲の組成比で実施される。
【００４６】
反応温度は、使用する反応剤の種類や組成比によって異なるが、好ましくは、２０℃〜２５０℃の温度範囲である。反応を早期に完結させるためには高温にて反応を実施することが好ましいが、あまりに高温で実施すると、反応原料であるジアルキルスズ化合物および／またはテトラアルキルジスタンオキサン化合物、および／または、反応生成物である、ジアルキルスズジアルコキシド化合物および／またはテトラアルキルジアルコキシジスタンオキサン化合物の熱変性反応等を生起して、当該反応における目的化合物の収率を低下させる場合があることから、より好ましくは、３０℃〜２３０℃の温度範囲、さらに好ましくは、５０℃〜２００℃の温度範囲において実施される。また、当該反応において、触媒を使用する必要はない。
【００４７】
当該反応において、溶媒を用いる必要はないが、流動性を向上させる、あるいは反応操作を容易にする目的で溶媒を用いることができる。使用できる溶媒は、反応原料であるジアルキルスズ化合物および／またはテトラアルキルジスタンオキサン化合物、および炭酸エステルや、反応生成物であるジアルキルスズジアルコキシド化合物および／またはテトラアルキルジアルコキシジスタンオキサン化合物と反応しないものであれば、どのような溶媒であってもよい。このような溶媒として、例えば、炭素数５〜１６の直鎖状、分岐状、環状の炭化水素；炭素数４〜１６の直鎖状、分岐状、環状の炭化水素からなるエーテル類；炭素数１〜１６の直鎖状、分岐状、環状のハロゲン化炭化水素類などが挙げられる。具体的には、ペンタン（各異性体）、ヘキサン（各異性体）、ヘプタン（各異性体）、オクタン（各異性体）、ノナン（各異性体）、デカン（各異性体）、ヘキサデカン（各異性体）、シクロヘキサン、シクロヘプタン、シクロオクタン、ベンゼン、トルエン、キシレン（各異性体）、エチルベンゼンなどから選ばれる鎖状、環状の炭化水素；ジエチルエーテル、ジプロピルエーテル（各異性体）、ジブチルエーテル（各異性体）、ジヘキシルエーテル（各異性体）、ジオクチルエーテル（各異性体）、ジフェニルエーテルなどから選ばれるエーテル類；塩化メチレン、クロロホルム、四塩化炭素、クロロベンゼン、テトラクロロエタン、ジクロロベンゼン（異性体）などから選ばれるハロゲン化炭化水素類を用いることができる。また、当該反応において、アルコールを過剰量使用した場合は、余剰のアルコールを溶媒として使用することもできる。これらの溶媒は単独でも２種類以上の混合物として使用することもできる。
【００４８】
溶媒の他に、添加剤を加える必要はないが、流動性の調整や、反応速度の調整の目的で添加剤を加えても構わない。使用できる添加剤は、反応に悪影響を及ぼすものでなければ制限なく添加できる。このような添加剤としては、ルイス酸性の化合物、ルイス塩基性化合物が挙げられる。たとえば、ＳｎＦ２や、ＳｎＢｒ２などの化合物が使用できる。
【００４９】
当該反応が実施される圧力は特に限定されず、減圧、大気圧、加圧のいずれの条件においてもおこなうことができるが、当該反応における反応生成物である、ジアルキルスズジアルコキシド化合物および／またはテトラアルキルジアルコキシジスタンオキサン化合物、および／または、後述するＸＯＲ２で表される化合物、および／または、副生する水の一部もしくは全部を、反応系より除去しながら当該反応を実施する場合には、好ましくは減圧下でおこなわれる。減圧下で実施する場合は、好ましくは１０Ｐａ〜１ＭＰａの範囲で実施され、より好ましくは１ｋＰａ〜０．５ＭＰａの範囲で実施される。また、当該反応は、アルゴン、ネオン、窒素などの不活性ガス雰囲気下で行われることが好ましく、これらの不活性ガスは、脱水カラム等により乾燥された状態のものが好ましく使用される。
【００５０】
当該反応が実施される反応時間（連続法では滞留時間）は、当該反応において使用される化合物や反応器、温度や圧力によって異なり、特に制限はないが、好ましくは０．０１〜３０時間、より好ましくは０．１〜２０時間の範囲で実施できる。また、所望量のジアルキルスズジアルコキシド化合物および／またはテトラアルキルジアルコキシジスタンオキサン化合物の生成を確認したのち、反応を終了することもできる。反応の進行は、反応器内の反応液をサンプリングし、１１９Ｓｎ−ＮＭＲやガスクロマトグラフィーなどの方法によって、ジアルキルスズジアルコキシド化合物および／またはテトラアルキルジアルコキシジスタンオキサン化合物の生成量を分析する方法などで確認できる。例えば、ジアルキルスズジアルコキシド化合物および／またはテトラアルキルジアルコキシジスタンオキサン化合物が、ジアルキルスズ化合物および／またはテトラアルキルジスタンオキサン化合物のモル数に対して、１０％以上生成したら反応を終了してもよく、該値を９０％以上になるまで反応を続けてから終了してもよい。
【００５１】
また、ジアルキルスズ化合物および／またはテトラアルキルジスタンオキサン化合物と、アルコールＲ２ＯＨとの反応において、後述するＸＯＲ２で表される化合物も生成するが、これらの化合物を、ガスクロマトグラフィーや液体クロマトグラフィー等の公知の方法によって定量し、所望量生成していることを確認したのち、反応を終了することもできる。あるいは、該反応によってＸＯＲ２で表される化合物の他に、水が副生するが、該水の生成量を、例えば、カールフィッシャ−水分計等によって定量し、所望量の目的化合物の生成に見合う水が生成していることを確認して反応を終了することもできる。
【００５２】
本実施の形態の各反応で使用する反応器に特に制限はなく、公知の反応器が使用できる。例えば攪拌槽、加圧式攪拌槽、減圧式攪拌槽、塔型反応器、蒸留塔、充填塔、薄膜蒸留器など、従来公知の反応器を適宜組み合わせて使用できる。反応器の材質にも特に制限はなく、公知の材質が使用できる。例えば、ガラス製、ステンレス製、炭素鋼製、ハステロイ製や、基材にグラスライニングを施したものや、テフロン（登録商標）コーティングをおこなったものも使用できる。工程や条件によっては、酸による腐食が顕著となる場合もあるので、そのような場合にはガラス製やグラスライニング、テフロン（登録商標）コーティングを施したり、ハステロイ製反応器を適宜選択してよい。
【００５３】
以上に示した、ジアルキルスズジアルコキシド化合物および／またはテトラアルキルジアルコキシジスタンオキサン化合物の製造において、ジアルキルスズ化合物および／またはテトラアルキルジスタンオキサン化合物と炭酸エステルとの反応、ジアルキルスズ化合物および／またはテトラアルキルジスタンオキサン化合物とアルコールとの反応のうち、どちらか一方だけを実施してもよいし、同時に実施してもよい。
【００５４】
＜ジアルキルスズジアルコキシド化合物＞
上述の製造方法によって生成するジアルキルスズジアルコキシド化合物について説明する。
該ジアルキルスズジアルコキシド化合物は、１つのスズ原子を有し、２つのＳｎ−Ｒ１結合と、２つのＳｎ−ＯＲ２結合と、を有する化合物であり、具体的には、下記式（１９）で表される化合物である。
【００５５】
【化１９】
2010016297.tif 000019
（式中：
Ｒ１は、各々独立して、ジアルキルスズ化合物および／またはテトラアルキルジスタンオキサン化合物に由来し、直鎖状または分岐鎖状の炭素数１〜１２であるアルキル基を表し；
Ｒ２は、各々独立して、炭酸エステルおよび／またはアルコールに由来する炭化水素基を表す。）
【００５６】
上記式（１９）で表される化合物の具体例としては、ジメチル−ジメトキシスズ、ジメチル−ジエトキシスズ、ジメチル−ジプロポキシスズ（各異性体）、ジメチル−ジブトキシスズ（各異性体）、ジメチル−ジペンチルオキシスズ（各異性体）、ジメチル−ジヘキシルオキシスズ（各異性体）、ジメチル−ジヘプチルオキシスズ（各異性体）、ジメチル−ジオクチルオキシスズ（各異性体）、ジメチル−ジフェノキシスズ、ジメチル−ジ（メチルフェノキシ）スズ（各異性体）、ジメチル−ジ（エチルフェノキシ）スズ、ジメチル−ビス（ジメチルフェノキシ）スズ（各異性体）、ジメチル−ジ（フェニルメトキシ）スズ、ジメチル−ジ（フェニルエトキシ）スズ（各異性体）、ジメチル−ジ（メチルフェニルメトキシ）スズ（各異性体）、ジブチル−ジメトキシスズ（各異性体）、ジブチル−ジエトキシスズ（各異性体）、ジブチル−ジプロポキシスズ（各異性体）、ジブチル−ジブトキシスズ（各異性体）、ジブチル−ジペンチルオキシスズ（各異性体）、ジブチル−ジヘキシルオキシスズ（各異性体）、ジブチル−ジヘプチルオキシスズ（各異性体）、ジブチル−ジオクチルオキシスズ（各異性体）、ジブチル−ジフェノキシスズ（各異性体）、ジブチル−ジ（メチルフェノキシ）スズ（各異性体）、ジブチル−ジ（エチルフェノキシ）スズ（各異性体）、ジブチル−ビス（ジメチル−フェノキシ）スズ（各異性体）、ジブチル−ジ（フェニルメトキシ）スズ、ジブチル−ジ（フェニルエトキシ）スズ（各異性体）、ジブチル−ジ（メチルフェニルメトキシ）スズ（各異性体）、ジオクチル−ジメトキシスズ、ジオクチル−ジエトキシスズ、ジオクチル−ジプロポキシスズ（各異性体）、ジオクチル−ジブトキシスズ（各異性体）、ジオクチル−ジペンチルオキシスズ（各異性体）、ジオクチル−ジヘキシルオキシスズ（各異性体）、ジオクチル−ジヘプチルオキシスズ（各異性体）、ジオクチル−ジオクチルオキシスズ（各異性体）、ジオクチル−ジフェノキシスズ（各異性体）、ジオクチル−ジ（メチルフェノキシ）スズ（各異性体）、ジオクチル−ジ（エチルフェノキシ）スズ（各異性体）、ジオクチル−ビス（ジメチル−フェノキシ）スズ（各異性体）、ジオクチル−ジ（フェニルメトキシ）スズ（各異性体）、ジオクチル−ジ（フェニルエトキシ）スズ（各異性体）、ジオクチル−ジ（メチルフェニルメトキシ）スズ（各異性体）等が挙げられる。
【００５７】
＜テトラアルキルジアルコキシジスタンオキサン化合物＞
上述の製造方法によって生成するテトラアルキルジアルコキシジスタンオキサン化合物について説明する。
該テトラアルキルジアルコキシジスタンオキサン化合物は、１つのＳｎ−Ｏ−Ｓｎ結合を有するテトラアルキルジアルコキシジスタンオキサン化合物であって、該テトラアルキルジアルコキシジスタンオキサン化合物中の各々のスズ原子が、２つのＳｎ−Ｒ１結合と、１つのＳｎ−ＯＲ２結合と、を有する化合物である。具体的には、下記式（２０）で表される化合物である。
【００５８】
【化２０】
2010016297.tif 000020
（式中：
Ｒ１は、各々独立して、テトラアルキルジスタンオキサン化合物および／またはジアルキルスズ化合物に由来し、直鎖状または分岐鎖状の炭素数１〜１２のアルキル基を表し；
Ｒ２は、各々独立して、炭酸エステルおよび／またはアルコールに由来するアルキル基を表す。）
【００５９】
上記式（２０）で表される化合物の具体例としては、１，１，３，３−テトラメチル−１，３−ジエトキシジスタンオキサン、１，１，３，３−テトラメチル−１，３−ジプロポキシジスタンオキサン（各異性体）、１，１，３，３−テトラメチル−１，３−ジブトキシジスタンオキサン（各異性体）、１，１，３，３−テトラメチル−１，３−ジペンチルオキシジスタンオキサン（各異性体）、１，１，３，３−テトラメチル−１，３−ジヘキシルオキシジスタンオキサン（各異性体）、１，１，３，３−テトラメチル−１，３−ジヘプチルオキシジスタンオキサン（各異性体）、１，１，３，３−テトラメチル−１，３−ジオクチルオキシジスタンオキサン（各異性体）、１，１，３，３−テトラメチル−１，３−ジ（フェノキシ）ジスタンオキサン、１，１，３，３−テトラメチル−１，３−ジ（メチルフェノキシ）ジスタンオキサン、１，１，３，３−テトラメチル−１，３−ビス（ジメチルフェノキシ）ジスタンオキサン（各異性体）、１，１，３，３−テトラメチル−１，３−ジ（エチルフェノキシ）スタンオキサン（各異性体）、１，１，３，３−テトラメチル−１，３−ジ（フェニルメトキシ）ジスタンオキサン、１，１，３，３−テトラメチル−１，３−ジ（フェニルエトキシ）ジスタンオキサン（各異性体）、１，１，３，３−テトラメチル−１，３−ジ（メチルフェニルメトキシ）ジスタンオキサン（各異性体）、１，１，３，３−テトラブチル−１，３−ジエトキシジスタンオキサン（各異性体）、１，１，３，３−テトラブチル−１，３−ジプロポキシジスタンオキサン（各異性体）、１，１，３，３−テトラブチル−１，３−ジブトキシジスタンオキサン（各異性体）、１，１，３，３−テトラブチル−１，３−ジペンチルオキシジスタンオキサン（各異性体）、１，１，３，３−テトラブチル−１，３−ジヘキシルオキシジスタンオキサン（各異性体）、１，１，３，３−テトラブチル−１，３−ジヘプチルオキシジスタンオキサン（各異性体）、１，１，３，３−テトラブチル−１，３−ジオクチルオキシジスタンオキサン（各異性体）、１，１，３，３−テトラブチル−１，３−ジ（フェノキシ）ジスタンオキサン（各異性体）、１，１，３，３−テトラブチル−１，３−ジ（メチルフェノキシ）ジスタンオキサン（各異性体）、１，１，３，３−テトラブチル−１，３−ビス（ジメチルフェノキシ）ジスタンオキサン（各異性体）、１，１，３，３−テトラブチル−１，３−ジ（エチルフェノキシ）スタンオキサン（各異性体）、１，１，３，３−テトラブチル−１，３−ジ（フェニルメトキシ）ジスタンオキサン（各異性体）、１，１，３，３−テトラブチル−１，３−ジ（フェニルエトキシ）ジスタンオキサン（各異性体）、１，１，３，３−テトラブチル−１，３−ジ（メチルフェニルメトキシ）ジスタンオキサン（各異性体）、１，１，３，３−テトラオクチル−１，３−ジエトキシジスタンオキサン（各異性体）、１，１，３，３−テトラオクチル−１，３−ジプロポキシジスタンオキサン（各異性体）、１，１，３，３−テトラオクチル−１，３−ジブトキシジスタンオキサン（各異性体）、１，１，３，３−テトラオクチル−１，３−ジペンチルオキシジスタンオキサン（各異性体）、１，１，３，３−テトラオクチル−１，３−ジヘキシルオキシジスタンオキサン（各異性体）、１，１，３，３−テトラオクチル−１，３−ジヘプチルオキシジスタンオキサン（各異性体）、１，１，３，３−テトラオクチル−１，３−ジオクチルオキシジスタンオキサン（各異性体）、１，１，３，３−テトラオクチル−１，３−ジ（フェノキシ）ジスタンオキサン（各異性体）、１，１，３，３−テトラオクチル−１，３−ジ（メチルフェノキシ）ジスタンオキサン（各異性体）、１，１，３，３−テトラオクチル−１，３−ビス（ジメチルフェノキシ）ジスタンオキサン（各異性体）、１，１，３，３−テトラオクチル−１，３−ジ（エチルフェノキシ）スタンオキサン（各異性体）、１，１，３，３−テトラオクチル−１，３−ジ（フェニルメトキシ）ジスタンオキサン（各異性体）、１，１，３，３−テトラオクチル−１，３−ジ（フェニルエトキシ）ジスタンオキサン（各異性体）、１，１，３，３−テトラオクチル−１，３−ジ（メチルフェニルメトキシ）ジスタンオキサン（各異性体）等が挙げられる。
【００６０】
先にも述べたが、一般に、有機スズ化合物は会合構造をとりやすく、例えば、ジアルキルスズジアルコキシド化合物はダイマー構造を形成したり、テトラアルキルジアルコキシジスタンオキサン化合物は、２分子または３分子が会合したラダー構造を形成して存在する場合もあることが知られているが、このような会合状態が変化する場合であっても、単量体構造で化合物を表すことは、当業者にとっては一般的である。
【００６１】
＜化合物ＸＯＲ２＞
また、上述の製造方法において、ジアルキルスズジアルコキシド化合物および／またはテトラアルキルジアルコキシジスタンオキサン化合物の他に、下記式（２１）で表される化合物が生成する。
【００６２】
（化２１）
ＸＯＲ２      （２１）
（式中：
Ｘは、ジアルキルスズ化合物および／またはテトラアルキルジスタンオキサン化合物に由来する基を表し；
Ｒ２は、炭酸エステルおよび／またはアルコールに由来するアルキル基を表し；
Ｏは、酸素原子を表す。）
【００６３】
上記式（２１）において、基ＯＸは、反応に用いたジアルキルスズ化合物および／またはテトラアルキルジスタンオキサン化合物に由来する基であり、上記式（１４）で表されるジアルキルスズ化合物を使用した場合には、基ＯＸは、基ＯＸ１、基ＯＸ２に由来する基であり、上記式（１５）で表されるテトラアルキルジスタンオキサン化合物を使用した場合には、基ＯＸは、基ＯＸ３、基ＯＸ４に由来する基である。
【００６４】
また、上記式（２１）において、基Ｒ２は、反応に使用した炭酸エステルおよび／またはアルコールに由来し、Ｒ２ＯＣＯＯＲ２で表される炭酸エステルを使用した場合には該炭酸エステルを構成する基Ｒ２に由来する基であり、Ｒ２ＯＨで表されるアルコールを使用した場合には、該アルコールを構成する基Ｒ２に由来する基である。
具体的には、基ＯＸがアシルオキシル基である場合、上記式（２１）で表される化合物はエステル化合物であり、例えば、酢酸エチル、酢酸プロピル（各異性体）、酢酸ブチル（各異性体）、酢酸ペンチル（各異性体）、酢酸ヘキシル（各異性体）、酢酸ヘプチル（各異性体）、酢酸オクチル（各異性体）、プロピオン酸エチル、プロピオン酸プロピル（各異性体）、プロピオン酸ブチル（各異性体）、プロピオン酸ペンチル（各異性体）、プロピオン酸ヘキシル（各異性体）、プロピオン酸ヘプチル（各異性体）、プロピオン酸オクチル（各異性体）、酪酸エチル、酪酸プロピル（各異性体）、酪酸ブチル（各異性体）、酪酸ペンチル（各異性体）、酪酸ヘキシル（各異性体）、酪酸ヘプチル（各異性体）、酪酸オクチル（各異性体）、吉草酸エチル、吉草酸プロピル（各異性体）、吉草酸ブチル（各異性体）、吉草酸ペンチル（各異性体）、吉草酸ヘキシル（各異性体）、吉草酸ヘプチル（各異性体）、吉草酸オクチル（各異性体）、ラウリン酸エチル、ラウリン酸プロピル（各異性体）、ラウリン酸ブチル（各異性体）、ラウリン酸ペンチル（各異性体）、ラウリン酸ヘキシル（各異性体）、ラウリン酸ヘプチル（各異性体）、ラウリン酸オクチル（各異性体）等の化合物が相当する。
【００６５】
以上に示した方法によって、ジアルキルスズ化合物および／またはテトラアルキルジスタンオキサン化合物から、ジアルキルスズジアルコキシド化合物および／またはテトラアルキルジアルコキシジスタンオキサン化合物を製造することができる。その際、ジアルキルスズ化合物および／またはテトラアルキルジスタンオキサン化合物と、炭酸エステルおよび／またはアルコールとの反応によって、直接、所望するジアルキルスズジアルコキシド化合物および／またはテトラアルキルジアルコキシジスタンオキサン化合物を製造することもできるし、ジアルキルスズ化合物および／またはテトラアルキルジスタンオキサン化合物と、第１の炭酸エステルおよび／または第１のアルコールとを反応させて、第１のジアルキルスズジアルコキシド化合物および／または第１のテトラアルキルジアルコキシジスタンオキサン化合物を製造し、ついで、第１のジアルキルスズジアルコキシド化合物および／または第１のテトラアルキルジアルコキシジスタンオキサン化合物と、第２の炭酸エステルおよび／または第２のアルコールと反応させて、所望する第２のジアルキルスズジアルコキシド化合物および／または第２のテトラアルキルジアルコキシジスタンオキサン化合物を製造することもできる。
【００６６】
以上の説明では、本実施の形態のうちの、アルキルスズ化合物と炭酸エステルおよび／またはアルコールとを反応させて、ＸＯＲ２で表される化合物と、ジアルキルスズジアルコキシド化合物および／またはテトラアルキルジアルコキシジスタンオキサン化合物と、を製造する方法について説明した。なお、当該製造方法を実施する工程を、工程（Ｚ）として定義する。当該製造方法は、ジアルキルスズジアルコキシド化合物を使用する炭酸エステルの製造方法において、好適に使用することができる。以下、当該製造方法を組み合わせた炭酸エステルの製造方法について説明する。
【００６７】
＜ジアルキルスズ化合物／テトラアルキルジスタンオキサン化合物の製造方法＞
上述した、本実施の形態におけるジアルキルスズ化合物およびテトラアルキルジスタンオキサン化合物は、好ましくは、以下に説明する、工程（１）および工程（２）方法により製造されるジアルキルスズ化合物およびテトラアルキルジスタンオキサン化合物が使用される。
工程（１）：１つのスズ原子を有し、２つのＳｎ−Ｒ１結合と、２つのＳｎ−ＯＲ２結合と、を有するジアルキルスズジアルコキシド化合物、および／または、１つのＳｎ−Ｏ−Ｓｎ結合を有するテトラアルキルジアルコキシジスタンオキサン化合物であって、該テトラアルキルジスタンオキサン化合物中の各々のスズ原子が、２つのＳｎ−Ｒ１結合と、１つのＳｎ−ＯＲ２結合と、を有するテトラアルキルジアルコキシジスタンオキサン化合物からなる群から選ばれる少なくとも１つのアルキルスズアルコキシド化合物のアルキル基不均化反応（スズに結合した２つのＲ１基の数が、ジアルキルスズアルコキシド化合物の場合は２分子間で、テトラアルキルジアルコキシジスタンオキサン化合物の場合は分子内および／または分子間で不均化し、１個のＳｎ−Ｒ１結合を持つモノアルキルスズアルコキシド化合物と３個のＳｎ−Ｒ１結合を持つトリアルキルスズアルコキシド化合物に変化する反応）で生成する、モノアルキルスズアルコキシド化合物とトリアルキルスズアルコキシド化合物を含むアルキルスズ組成物を、
一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と反応させて、該酸および／または該酸無水物に由来する基（ＯＸ基）を有する有機スズ化合物の混合物を製造する工程；
工程（２）：工程（１）で得られた該有機スズ化合物の混合物を加熱処理し、アルキル基再分配反応をおこなって、該アルキルスズ組成物中の、該モノアルキルスズアルコキシド化合物とトリアルキルスズアルコキシド化合物から、
ｉ）１つのスズ原子を有し、前記１つのスズ原子が、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物、
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物、
の群から選ばれる少なくとも１つのアルキルスズ化合物を得る工程。
【００６８】
＜アルキル基不均化反応＞
まず、上記工程（１）の「アルキルスズアルコキシド化合物のアルキル基不均化反応」について説明する。
ここでいうアルキルスズアルコキシド化合物とは、上記で説明したジアルキルスズジアルコキシド化合物および／またはテトラアルキルジアルコキシジスタンオキサン化合物を指し、具体的には、下記式（２２）で表されるジアルキルスズ化合物および／または下記式（２３）で表されるテトラアルキルジアルコキシジスタンオキサン化合物を言う。
【００６９】
【化２２】
2010016297.tif 000021
（式中：
Ｒ１は、各々独立して、ジアルキルスズ化合物および／またはテトラアルキルジスタンオキサン化合物に由来し、直鎖状または分岐鎖状の炭素数１〜１２であるアルキル基を表し；
Ｒ２は、各々独立して、炭酸エステルおよび／またはアルコールに由来する炭化水素基を表す。）
【００７０】
【化２３】
2010016297.tif 000022
（式中：
Ｒ１は、各々独立して、テトラアルキルジスタンオキサン化合物および／またはジアルキルスズ化合物に由来し、直鎖状または分岐鎖状の炭素数１〜１２のアルキル基を表し；
Ｒ２は、炭酸エステルおよび／またはアルコールに由来するアルキル基を表す。）
【００７１】
上記式（２２）で表される化合物の具体例としては、ジメチル−ジメトキシスズ、ジメチル−ジエトキシスズ、ジメチル−ジプロポキシスズ（各異性体）、ジメチル−ジブトキシスズ（各異性体）、ジメチル−ジペンチルオキシスズ（各異性体）、ジメチル−ジヘキシルオキシスズ（各異性体）、ジメチル−ジヘプチルオキシスズ（各異性体）、ジメチル−ジオクチルオキシスズ（各異性体）、ジメチル−ジフェノキシスズ、ジメチル−ジ（メチルフェノキシ）スズ（各異性体）、ジメチル−ジ（エチルフェノキシ）スズ、ジメチル−ビス（ジメチルフェノキシ）スズ（各異性体）、ジメチル−ジ（フェニルメトキシ）スズ、ジメチル−ジ（フェニルエトキシ）スズ（各異性体）、ジメチル−ジ（メチルフェニルメトキシ）スズ（各異性体）、ジブチル−ジメトキシスズ（各異性体）、ジブチル−ジエトキシスズ（各異性体）、ジブチル−ジプロポキシスズ（各異性体）、ジブチル−ジブトキシスズ（各異性体）、ジブチル−ジペンチルオキシスズ（各異性体）、ジブチル−ジヘキシルオキシスズ（各異性体）、ジブチル−ジヘプチルオキシスズ（各異性体）、ジブチル−ジオクチルオキシスズ（各異性体）、ジブチル−ジフェノキシスズ（各異性体）、ジブチル−ジ（メチルフェノキシ）スズ（各異性体）、ジブチル−ジ（エチルフェノキシ）スズ（各異性体）、ジブチル−ビス（ジメチル−フェノキシ）スズ（各異性体）、ジブチル−ジ（フェニルメトキシ）スズ、ジブチル−ジ（フェニルエトキシ）スズ（各異性体）、ジブチル−ジ（メチルフェニルメトキシ）スズ（各異性体）、ジオクチル−ジメトキシスズ、ジオクチル−ジエトキシスズ、ジオクチル−ジプロポキシスズ（各異性体）、ジオクチル−ジブトキシスズ（各異性体）、ジオクチル−ジペンチルオキシスズ（各異性体）、ジオクチル−ジヘキシルオキシスズ（各異性体）、ジオクチル−ジヘプチルオキシスズ（各異性体）、ジオクチル−ジオクチルオキシスズ（各異性体）、ジオクチル−ジフェノキシスズ（各異性体）、ジオクチル−ジ（メチルフェノキシ）スズ（各異性体）、ジオクチル−ジ（エチルフェノキシ）スズ（各異性体）、ジオクチル−ビス（ジメチル−フェノキシ）スズ（各異性体）、ジオクチル−ジ（フェニルメトキシ）スズ（各異性体）、ジオクチル−ジ（フェニルエトキシ）スズ（各異性体）、ジオクチル−ジ（メチルフェニルメトキシ）スズ（各異性体）等が挙げられる。
【００７２】
上記式（２３）で表される化合物の具体例としては、１，１，３，３−テトラメチル−１，３−ジエトキシジスタンオキサン、１，１，３，３−テトラメチル−１，３−ジプロポキシジスタンオキサン（各異性体）、１，１，３，３−テトラメチル−１，３−ジブトキシジスタンオキサン（各異性体）、１，１，３，３−テトラメチル−１，３−ジペンチルオキシジスタンオキサン（各異性体）、１，１，３，３−テトラメチル−１，３−ジヘキシルオキシジスタンオキサン（各異性体）、１，１，３，３−テトラメチル−１，３−ジヘプチルオキシジスタンオキサン（各異性体）、１，１，３，３−テトラメチル−１，３−ジオクチルオキシジスタンオキサン（各異性体）、１，１，３，３−テトラメチル−１，３−ジ（フェノキシ）ジスタンオキサン、１，１，３，３−テトラメチル−１，３−ジ（メチルフェノキシ）ジスタンオキサン、１，１，３，３−テトラメチル−１，３−ビス（ジメチルフェノキシ）ジスタンオキサン（各異性体）、１，１，３，３−テトラメチル−１，３−ジ（エチルフェノキシ）スタンオキサン（各異性体）、１，１，３，３−テトラメチル−１，３−ジ（フェニルメトキシ）ジスタンオキサン、１，１，３，３−テトラメチル−１，３−ジ（フェニルエトキシ）ジスタンオキサン（各異性体）、１，１，３，３−テトラメチル−１，３−ジ（メチルフェニルメトキシ）ジスタンオキサン（各異性体）、１，１，３，３−テトラブチル−１，３−ジエトキシジスタンオキサン（各異性体）、１，１，３，３−テトラブチル−１，３−ジプロポキシジスタンオキサン（各異性体）、１，１，３，３−テトラブチル−１，３−ジブトキシジスタンオキサン（各異性体）、１，１，３，３−テトラブチル−１，３−ジペンチルオキシジスタンオキサン（各異性体）、１，１，３，３−テトラブチル−１，３−ジヘキシルオキシジスタンオキサン（各異性体）、１，１，３，３−テトラブチル−１，３−ジヘプチルオキシジスタンオキサン（各異性体）、１，１，３，３−テトラブチル−１，３−ジオクチルオキシジスタンオキサン（各異性体）、１，１，３，３−テトラブチル−１，３−ジ（フェノキシ）ジスタンオキサン（各異性体）、１，１，３，３−テトラブチル−１，３−ジ（メチルフェノキシ）ジスタンオキサン（各異性体）、１，１，３，３−テトラブチル−１，３−ビス（ジメチルフェノキシ）ジスタンオキサン（各異性体）、１，１，３，３−テトラブチル−１，３−ジ（エチルフェノキシ）スタンオキサン（各異性体）、１，１，３，３−テトラブチル−１，３−ジ（フェニルメトキシ）ジスタンオキサン（各異性体）、１，１，３，３−テトラブチル−１，３−ジ（フェニルエトキシ）ジスタンオキサン（各異性体）、１，１，３，３−テトラブチル−１，３−ジ（メチルフェニルメトキシ）ジスタンオキサン（各異性体）、１，１，３，３−テトラオクチル−１，３−ジエトキシジスタンオキサン（各異性体）、１，１，３，３−テトラオクチル−１，３−ジプロポキシジスタンオキサン（各異性体）、１，１，３，３−テトラオクチル−１，３−ジブトキシジスタンオキサン（各異性体）、１，１，３，３−テトラオクチル−１，３−ジペンチルオキシジスタンオキサン（各異性体）、１，１，３，３−テトラオクチル−１，３−ジヘキシルオキシジスタンオキサン（各異性体）、１，１，３，３−テトラオクチル−１，３−ジヘプチルオキシジスタンオキサン（各異性体）、１，１，３，３−テトラオクチル−１，３−ジオクチルオキシジスタンオキサン（各異性体）、１，１，３，３−テトラオクチル−１，３−ジ（フェノキシ）ジスタンオキサン（各異性体）、１，１，３，３−テトラオクチル−１，３−ジ（メチルフェノキシ）ジスタンオキサン（各異性体）、１，１，３，３−テトラオクチル−１，３−ビス（ジメチルフェノキシ）ジスタンオキサン（各異性体）、１，１，３，３−テトラオクチル−１，３−ジ（エチルフェノキシ）スタンオキサン（各異性体）、１，１，３，３−テトラオクチル−１，３−ジ（フェニルメトキシ）ジスタンオキサン（各異性体）、１，１，３，３−テトラオクチル−１，３−ジ（フェニルエトキシ）ジスタンオキサン（各異性体）、１，１，３，３−テトラオクチル−１，３−ジ（メチルフェニルメトキシ）ジスタンオキサン（各異性体）等が挙げられる。
【００７３】
先にも述べたが、一般に、有機スズ化合物は会合構造をとりやすく、例えば、ジアルキルスズジアルコキシド化合物はダイマー構造を形成したり、テトラアルキルジアルコキシジスタンオキサン化合物は、２分子または３分子が会合したラダー構造を形成して存在する場合もあることが知られているが、このような会合状態が変化する場合であっても、単量体構造で化合物を表すことは、当業者にとっては一般的である。
【００７４】
上記工程（１）の「アルキルスズアルコキシド化合物のアルキル基不均化反応」とは、スズに結合した２つのＲ１基（Ｒ１はアルキル基を表す。）の数が、ジアルキルスズジアルコキシド化合物の場合は２分子間で、テトラアルキルジアルコキシジスタンオキサン化合物の場合は分子内および／または分子間で不均化し、１個のＳｎ−Ｒ１結合を持つモノアルキルスズアルコキシド化合物と、３個のＳｎ−Ｒ１結合を持つトリアルキルスズアルコキシド化合物と、に変化する反応である。
例えば、テトラアルキルジアルコキシジスタンオキサン化合物の場合は、下記式（２４）に示されるアルキル基不均化反応により、ジアルキルスズジアルコキシド化合物の場合は、下記式（２５）に示されるアルキル基不均化反応が生起すると推測される。
【００７５】
【化２４】
2010016297.tif 000023
（式中：
ＲおよびＲ’は、各々独立して、直鎖状または分岐状の炭素数１〜１２のアルキル基を表す。）
【００７６】
該アルキル基不均化反応における全ての生成物について、その構造を同定することは難しいが、生成物の少なくとも１種は、下記に示すトリアルキルスズアルコキシド化合物である。例えば、該アルキル基不均化反応において、下記式（２６）で示されるトリアルキルスズアルコキシド化合物が、ジアルキルスズジアルコキシド化合物および／またはテトラアルキルジアルコキシジスタンオキサン化合物の減少量に対して、化学量論比でおよそ半分程度生成している場合が多い。本実施の形態でいうトリアルキルスズアルコキシド化合物は、３個のＳｎ−Ｒ１結合を持ち、該アルキル基Ｒ１は、ジアルキルスズジアルコキシド化合物および／またはテトラアルキルジアルコキシジスタンオキサン化合物に由来するアルキル基である。
【００７７】
【化２５】
2010016297.tif 000024
（式中：
Ｒ１は、各々独立して、ジアルキルスズジアルコキシド化合物および／またはテトラアルキルジアルコキシジスタンオキサン化合物に由来するアルキル基を表し；
Ｒ２は、ジアルキルスズジアルコキシド化合物および／またはテトラアルキルジアルコキシジスタンオキサン化合物に由来するアルキル基を表す。）
【００７８】
上記式（２６）で表されるトリアルキルスズアルコキシド化合物の例としては、トリメチル−メトキシスズ、トリメチル−エトキシスズ、トリメチル−プロポキシスズ（各異性体）、トリメチル−ブトキシスズ（各異性体）、トリメチル−ペンチルオキシスズ（各異性体）、トリメチル−ヘキシルオキシスズ（各異性体）、トリメチル−ヘプチルオキシスズ（各異性体）、トリメチル−オクチルオキシスズ（各異性体）、ブチル−ジメチル−メトキシスズ（各異性体）、ブチル−ジメチル−エトキシスズ（各異性体）、ブチル−ジメチル−プロポキシスズ（各異性体）、ブチル−ジメチル−ブトキシスズ（各異性体）、ブチル−ジメチル−ペンチルオキシスズ（各異性体）、ブチル−ジメチル−ヘキシルオキシスズ（各異性体）、ブチル−ジメチル−ヘプチルオキシスズ（各異性体）、ブチル−ジメチル−オクチルオキシスズ（各異性体）、ブチル−ジメチル−ノニルオキシスズ（各異性体）、ブチル−ジメチル−デシルオキシスズ（各異性体）、ジブチル−メチル−メトキシスズ、ジブチル−メチル−エトキシスズ（各異性体）、ジブチル−メチル−プロポキシスズ（各異性体）、ジブチル−メチル−ブトキシスズ（各異性体）、ジブチル−メチル−ペンチルオキシスズ（各異性体）、ジブチル−メチル−ヘキシルオキシスズ（各異性体）、ジブチル−メチル−ヘプチルオキシスズ（各異性体）、ジブチル−メチル−オクチルオキシスズ（各異性体）、ブチル−ジエチル−メトキシスズ（各異性体）、ブチル−ジエチル−エトキシスズ（各異性体）、ブチル−ジエチル−プロポキシスズ（各異性体）、ブチル−ジエチル−ブトキシスズ（各異性体）、ブチル−ジエチル−ペンチルオキシスズ（各異性体）、ブチル−ジエチル−ヘキシルオキシスズ（各異性体）、ブチル−ジエチル−ヘプチルオキシスズ（各異性体）、ブチル−ジエチル−オクチルオキシスズ（各異性体）、ジブチル−エチル−メトキシスズ（各異性体）、ジブチル−エチル−エトキシスズ（各異性体）、ジブチル−エチル−プロポキシスズ（各異性体）、ジブチル−エチル−ブトキシスズ（各異性体）、ジブチル−エチル−ペンチルオキシスズ（各異性体）、ジブチル−エチル−ヘキシルオキシスズ（各異性体）、ジブチル−エチル−ヘプチルオキシスズ（各異性体）、ジブチル−エチル−オクチルオキシスズ（各異性体）、ブチル−ジプロピル−メトキシスズ（各異性体）、ブチル−ジプロピル−エトキシスズ（各異性体）、ブチル−ジプロピル−プロポキシスズ（各異性体）、ブチル−ジプロピル−ブトキシスズ（各異性体）、ブチル−ジプロピル−ペンチルオキシスズ（各異性体）、ブチル−ジプロピル−ヘキシルオキシスズ（各異性体）、ブチル−ジプロピル−ヘプチルオキシスズ（各異性体）、ブチル−ジプロピル−オクチルオキシスズ（各異性体）、ジブチル−プロピル−メトキシスズ（各異性体）、ジブチル−プロピル−エトキシスズ（各異性体）、ジブチル−プロピル−プロポキシスズ（各異性体）、ジブチル−プロピル−ブトキシスズ（各異性体）、ジブチル−プロピル−ペンチルオキシスズ（各異性体）、ジブチル−プロピル−ヘキシルオキシスズ（各異性体）、ジブチル−プロピル−ヘプチルオキシスズ（各異性体）、ジブチル−プロピル−オクチルオキシスズ（各異性体）、トリブチル−メトキシスズ、トリブチル−エトキシスズ、トリブチル−プロポキシスズ（各異性体）、トリブチル−ブトキシスズ（各異性体）、トリブチル−ペンチルオキシスズ（各異性体）、トリブチル−ヘキシルオキシスズ（各異性体）、トリブチル−ヘプチルオキシスズ（各異性体）、トリブチル−オクチルオキシスズ（各異性体）、オクチル−ジメチル−メトキシスズ（各異性体）、オクチル−ジメチル−エトキシスズ（各異性体）、オクチル−ジメチル−プロポキシスズ（各異性体）、オクチル−ジメチル−ブトキシスズ（各異性体）、オクチル−ジメチル−ペンチルオキシスズ（各異性体）、オクチル−ジメチル−ヘキシルオキシスズ（各異性体）、オクチル−ジメチル−ヘプチルオキシスズ（各異性体）、オクチル−ジメチル−オクチルオキシスズ（各異性体）、オクチル−ジメチル−ノニルオキシスズ（各異性体）、オクチル−ジメチル−デシルオキシスズ（各異性体）、ジオクチル−メチル−メトキシスズ（各異性体）、ジオクチル−メチル−エトキシスズ（各異性体）、ジオクチル−メチル−プロポキシスズ（各異性体）、ジオクチル−メチル−ブトキシスズ（各異性体）、ジオクチル−メチル−ペンチルオキシスズ（各異性体）、ジオクチル−メチル−ヘキシルオキシスズ（各異性体）、ジオクチル−メチル−ヘプチルオキシスズ（各異性体）、ジオクチル−メチル−オクチルオキシスズ（各異性体）、オクチル−ジエチル−メトキシスズ（各異性体）、オクチル−ジエチル−エトキシスズ（各異性体）、オクチル−ジエチル−プロポキシスズ（各異性体）、オクチル−ジエチル−ブトキシスズ（各異性体）、オクチル−ジエチル−ペンチルオキシスズ（各異性体）、オクチル−ジエチル−ヘキシルオキシスズ（各異性体）、オクチル−ジエチル−ヘプチルオキシスズ（各異性体）、オクチル−ジエチル−オクチルオキシスズ（各異性体）、ジオクチル−エチル−メトキシスズ（各異性体）、ジオクチル−エチル−エトキシスズ（各異性体）、ジオクチル−エチル−プロポキシスズ（各異性体）、ジオクチル−エチル−ブトキシスズ（各異性体）、ジオクチル−エチル−ペンチルオキシスズ（各異性体）、ジオクチル−エチル−ヘキシルオキシスズ（各異性体）、ジオクチル−エチル−ヘプチルオキシスズ（各異性体）、ジオクチル−エチル−オクチルオキシスズ（各異性体）、オクチル−ジプロピル−メトキシスズ（各異性体）、オクチル−ジプロピル−エトキシスズ（各異性体）、オクチル−ジプロピル−プロポキシスズ（各異性体）、オクチル−ジプロピル−ブトキシスズ（各異性体）、オクチル−ジプロピル−ペンチルオキシスズ（各異性体）、オクチル−ジプロピル−ヘキシルオキシスズ（各異性体）、オクチル−ジプロピル−ヘプチルオキシスズ（各異性体）、オクチル−ジプロピル−オクチルオキシスズ（各異性体）、ジオクチル−プロピル−メトキシスズ（各異性体）、ジオクチル−プロピル−エトキシスズ（各異性体）、ジオクチル−プロピル−プロポキシスズ（各異性体）、ジオクチル−プロピル−ブトキシスズ（各異性体）、ジオクチル−プロピル−ペンチルオキシスズ（各異性体）、ジオクチル−プロピル−ヘキシルオキシスズ（各異性体）、ジオクチル−プロピル−ヘプチルオキシスズ（各異性体）、ジオクチル−プロピル−オクチルオキシスズ（各異性体）、オクチル−ジブチル−メトキシスズ（各異性体）、オクチル−ジブチル−エトキシスズ（各異性体）、オクチル−ジブチル−プロポキシスズ（各異性体）、オクチル−ジブチル−ブトキシスズ（各異性体）、オクチル−ジブチル−ペンチルオキシスズ（各異性体）、オクチル−ジブチル−ヘキシルオキシスズ（各異性体）、オクチル−ジブチル−ヘプチルオキシスズ（各異性体）、オクチル−ジブチル−オクチルオキシスズ（各異性体）、ジオクチル−ブチル−メトキシスズ（各異性体）、ジオクチル−ブチル−エトキシスズ（各異性体）、ジオクチル−ブチル−プロポキシスズ（各異性体）、ジオクチル−ブチル−ブトキシスズ（各異性体）、ジオクチル−ブチル−ペンチルオキシスズ（各異性体）、ジオクチル−ブチル−ヘキシルオキシスズ（各異性体）、ジオクチル−ブチル−ヘプチルオキシスズ（各異性体）、ジオクチル−ブチル−オクチルオキシスズ（各異性体）、トリオクチル−メトキシスズ（各異性体）、トリオクチル−エトキシスズ、トリオクチル−プロポキシスズ（各異性体）、トリオクチル−ブトキシスズ（各異性体）、トリオクチル−ペンチルオキシスズ（各異性体）、トリオクチル−ヘキシルオキシスズ（各異性体）、トリオクチル−ヘプチルオキシスズ（各異性体）、トリオクチル−オクチルオキシスズ（各異性体）等のトリアルキル−アルコキシスズが挙げられる。
【００７９】
上記したように、アルキル基不均化反応において、トリアルキルスズアルコキシド化合物が生成することから、アルキル基のバランスを考慮すれば、上記式（２２）および／または上記式（２３）で示したように、上記したトリアルキルスズアルコキシド化合物と同時に、１個のＳｎ−Ｒ１結合を持つモノアルキルスズアルコキシド化合物が生成していると推定される。このようなモノアルキルスズアルコキシド化合物としては、メチル−メトキシスズオキシド、メチル−エトキシスズオキシド、メチル−プロポキシスズオキシド（各異性体）、メチル−ブトキシスズオキシド（各異性体）、メチル−ペンチルオキシスズオキシド（各異性体）、メチル−ヘキシルオキシスズオキシド（各異性体）、メチル−ヘプチルオキシスズオキシド（各異性体）、メチル−オクチルオキシスズオキシド（各異性体）、ブチル−メトキシスズオキシド（各異性体）、ブチル−エトキシスズオキシド（各異性体）、ブチル−プロポキシスズオキシド（各異性体）、ブチル−ブトキシスズオキシド（各異性体）、ブチル−ペンチルオキシスズオキシド（各異性体）、ブチル−ヘキシルオキシスズオキシド（各異性体）、ブチル−ヘプチルオキシスズオキシド（各異性体）、ブチル−オクチルオキシスズオキシド（各異性体）、オクチル−メトキシスズオキシド（各異性体）、オクチル−エトキシスズオキシド（各異性体）、オクチル−プロポキシスズオキシド（各異性体）、オクチル−ブトキシスズオキシド（各異性体）、オクチル−ペンチルオキシスズオキシド（各異性体）、オクチル−ヘキシルオキシスズオキシド（各異性体）、オクチル−ヘプチルオキシスズオキシド（各異性体）、オクチル−オクチルオキシスズオキシド（各異性体）のモノアルキルアルコキシスズオキシド；メチル−トリメトキシスズ、メチル−トリエトキシスズ、メチル−トリプロポキシスズ（各異性体）、メチル−トリブトキシスズ（各異性体）、メチル−トリペンチルオキシスズ（各異性体）、メチル−トリヘキシルオキシスズ（各異性体）、メチル−トリヘプチルオキシスズ（各異性体）、メチル−トリオクチルオキシスズ（各異性体）、ブチル−トリメトキシスズ（各異性体）、ブチル−トリエトキシスズ（各異性体）、ブチル−トリプロポキシスズ（各異性体）、ブチル−トリブトキシスズ（各異性体）、ブチル−トリペンチルオキシスズ（各異性体）、ブチル−トリヘキシルオキシスズ（各異性体）、ブチル−トリヘプチルオキシスズ（各異性体）、ブチル−トリオクチルオキシスズ（各異性体）、オクチル−トリメトキシスズ（各異性体）、オクチル−トリエトキシスズ（各異性体）、オクチル−トリプロポキシスズ（各異性体）、オクチル−トリブトキシスズ（各異性体）、オクチル−トリペンチルオキシスズ（各異性体）、オクチル−トリヘキシルオキシスズ（各異性体）、オクチル−トリヘプチルオキシスズ（各異性体）、オクチル−トリオクチルオキシスズ（各異性体）等のモノアルキル−トリアルコキシスズ等が例示される。
【００８０】
該モノアルキルスズアルコキシド化合物について、その構造を特性することは困難であるが、上で述べたような、「１個のＳｎ−Ｒ１結合をもつ」以外に、１１９Ｓｎ−ＮＭＲにおける化学シフトで特徴づけることができる。すなわち、ジアルキルスズジアルコキシド化合物および／またはテトラアルキルジアルコキシジスタンオキサン化合物のアルキル基不均化反応によって生成する化合物の少なくとも１種は、モノアルキルスズアルコキシド化合物であって、該モノアルキルスズアルコキシド化合物は、重クロロホルム溶液中で１１９Ｓｎ−ＮＭＲにより分析した際に、テトラメチルスズ基準で、−２２０〜−６１０ｐｐｍに化学シフトを示すスズ原子が検出される特徴がある。
すなわち、該アルキル基不均化反応による生成物は、３個のＳｎ−Ｒ１結合を持つトリアルキルスズアルコキシド化合物、および、１個のＳｎ−Ｒ１結合を持つモノアルキルスズアルコキシド化合物であって、重クロロホルム溶液中で１１９Ｓｎ−ＮＭＲにより分析した際にテトラメチルスズ基準で、−２２０〜−６１０ｐｐｍに化学シフトを示すスズ原子を含有するモノアルキルスズアルコキシド化合物である。本実施の形態においては、これらの、トリアルキルスズアルコキシド化合物およびモノアルキルスズアルコキシド化合物を含む組成物を、「アルキルスズ組成物」と呼称する。
【００８１】
上記式（２２）で表されるジアルキルスズジアルコキシド化合物および／または上記式（２３）で表されるテトラアルキルジアルコキシジスタンオキサン化合物は、多くの場合、重クロロホルム溶液中で１１９Ｓｎ−ＮＭＲにより分析した際に、テトラメチルスズ基準で、２００〜−２００ｐｐｍに化学シフトを示すスズ原子をもち、ジアルキルスズジアルコキシド化合物および／またはテトラアルキルジアルコキシジスタンオキサン化合物のアルキル基不均化反応の結果、上記した−２２０ｐｐｍ〜−６１０ｐｐｍの範囲に化学シフトを示すスズ原子が検出される。殆どの場合、アルキル基不均化反応による生成物は、該−２２０〜−６１０ｐｐｍの範囲に複数のシグナルをもつことから、アルキル基不均化反応による生成物中には、式（２４）および／または式（２５）に例示した、モノアルキルアルコキシスズオキシド、モノアルキルスズトリアルコキシスズのみではなく、多くの場合、他の構造も含有していると推察される。このようにアルキル基不均化反応によるある生成物は、構造が不明な化合物からなっているが、これらの、構造が不明な化合物が、工程（１）で使用されるアルキルスズ組成物に含有されていることは何ら問題ない。また、アルキルスズ組成物に、ジアルキルスズジアルコキシド化合物および／またはテトラアルキルジアルコキシジスタンオキサン化合物が含有されていることも何ら問題ない。
【００８２】
ジアルキルスズジアルコキシド化合物および／またはテトラアルキルジアルコキシジスタンオキサン化合物のアルキル基不均化反応による生成物は、上記した例以外の構造をとることも容易に推定される。さらに、スタノキサン骨核を形成することで、スズに２つのアルキル基が結合したユニットと、スズに２以外の整数でアルキル基が結合したユニットと、からなる化合物が生成していてもよい。上記した例と併せて、アルキル基不均化反応による生成物の推定構造を下に示す。
【００８３】
【化２６】
2010016297.tif 000025
（式中：
Ｒ１は、各々独立して、ジアルキルスズジアルコキシド化合物および／またはテトラアルキルジアルコキシジスタンオキサン化合物に由来するアルキル基を表し；
Ｒ２は、各々独立して、ジアルキルスズジアルコキシド化合物および／またはテトラアルキルジアルコキシジスタンオキサン化合物に由来するアルキル基を表す。）
【００８４】
本実施の形態でいうアルキルスズ組成物は、上でも述べたように、トリアルキルスズアルコキシド化合物とモノアルキルスズアルコキシド化合物とを含む組成物であるが、トリアルキルスズアルコキシド化合物とモノアルキルスズアルコキシド化合物のみからなる組成物であってもよいし、テトラアルキルジアルコキシジスタンオキサン化合物および／またはジアルキルスズジアルコキシド化合物を含有してもよい。また、上記したような、アルキル基不均化反応による生成物を含有していてもよい。
【００８５】
本実施の形態で好ましく使用されるアルキルスズ組成物は、該アルキルスズ組成物に含有される全スズ原子のモル数に対して、アルキルスズ組成物中の、スズ原子に結合するアルキル基の個数が２以外である化合物の含有量をモル％で表して、１０ｍｏｌ％以上、好ましくは３０ｍｏｌ％以上、さらに好ましくは５０ｍｏｌ％以上を含有するアルキルスズ組成物である。
該アルキルスズ組成物は、場合によっては、ジアルキルスズジアルコキシド化合物、テトラアルキルジアルコキシジスタンオキサン化合物、テトラアルキルスズ、ヘキサアルキルジスタンオキサン、酸化スズ（ＳｎＯ２）等が含まれることがあるが、本発明の趣旨に反しない程度にこれらの化合物が含有されていることは差し支えない。
また、アルキルスズ組成物から、トリアルキルスズアルコキシド化合物を含む組成物と、モノアルキルスズアルコキシド化合物を含む組成物とを分離した組成物を用いることもできる。該分離の方法としては、様々な公知の方法を使用することができる。例えば、蒸留分離、抽出分離、膜分離から選ばれる少なくとも１つの方法を用いることができ、中でも蒸留分離の方法が好ましく使用される。
【００８６】
工程（１）は、上記したアルキルスズ組成物を、一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と反応させて、該酸および／または該酸無水物に由来する基（ＯＸ基）を有する有機スズ化合物の混合物を製造する工程である。
工程（１）において、一般式ＨＯＸで表される酸としては、このような酸としては、有機酸が好ましく使用される。有機酸としては、カルボン酸、スルホン酸、フェノール等を例示することができるが、好ましくはカルボン酸が使用される。カルボン酸としては、例えば、ギ酸、酢酸、プロピオン酸、ｎ−酪酸、イソ酪酸、吉草酸、イソ吉草酸、２−メチルブタン酸、ピバリン酸、ヘキサン酸、イソカプロン酸、２−エチルブタン酸、２，２−ジメチルブタン酸、ヘプタン酸（各異性体）、オクタン酸（各異性体）、ノナン酸（各異性体）、デカン酸（各異性体）、ウンデカン酸（各異性体）、ドデカン酸（各異性体）、テトラデカン酸（各異性体）、ヘキサデカン酸（各異性体）、アクリル酸、クロトン酸、イソクロトン酸、ビニル酢酸、メタクリル酸、アンゲリカ酸、チグリン酸、アリル酢酸、ウンデセン酸（各異性体）等の飽和もしくは不飽和脂肪族モノカルボン酸化合物；シュウ酸、マロン酸、コハク酸、グルタル酸、アジピン酸、ヘプタン二酸（各異性体）、オクタン二酸（各異性体）、ノナン二酸（各異性体）、デカン二酸（各異性体）、マレイン酸、フマル酸、メチルマレイン酸、メチルフマル酸、ペンテン二酸（各異性体）、イタコン酸、アリルマロン酸等の飽和もしくは不飽和脂肪族ジカルボン酸；１，２，３−プロパントリカルボン酸、１，２，３−プロペントリカルボン酸、２，３−ジメチルブタン−１，２，３−トリカルボン酸等の飽和もしくは不飽和脂肪族トリカルボン酸化合物；安息香酸、メチル安息香酸（各異性体）、エチル安息香酸（各異性体）、プロピル安息香酸（各異性体）、ジメチル安息香酸（各異性体）、トリメチル安息香酸（各異性体）等の芳香族者カルボン酸化合物；フタル酸、イソフタル酸、テレフタル酸、メチルイソフタル酸（各異性体）等の芳香族ジカルボン酸化合物；ヘミメリト酸、トリメリト酸、トリメシン酸等の芳香族トリカルボン酸化合物等を挙げることができる。これらのカルボン酸の中でも、飽和モノカルボン酸が好ましく使用される。より好ましくは、標準沸点が３００℃以下の飽和モノカルボン酸、さらに好ましくは標準沸点が２５０℃以下の飽和ものカルボン酸が使用される。標準沸点とは、化学大辞典（共立出版株式会社、２００３年１０月１日発行）に記載されているように、１気圧における沸点を指す。具体的には、酢酸、プロピオン酸、ｎ−酪酸、イソ酪酸、吉草酸、イソ吉草酸、２−メチルブタン酸、ピバリン酸、ヘキサン酸が好ましく使用される。
【００８７】
また、工程（１）において、一般式ＸＯＸで表される酸無水物としては、無水酢酸、無水プロピオン酸、無水酪酸、無水イソ酪酸、無水吉草酸、無水イソ吉草酸、無水コハク酸、無水マレイン酸、無水プロピオン酸、無水グルタル酸等の脂肪族無水物；無水安息香酸、無水フタル酸、無水ピロメリト酸等の芳香族酸無水物を挙げることができる。これらの中でも、好ましくは標準沸点が３００℃以下の酸無水物が使用され、反応後、過剰の酸無水物の除去を容易にするため、さらに好ましくは標準沸点が２００℃以下の酸無水物が使用される。さらに、副生するカルボン酸エステル等を系外へ除去することが容易であり、工業的に容易に入手できるという点から、無水マレイン酸、無水酢酸が好ましい。
これらの酸および酸無水物は単独でも複数種を混合しても用いることができるが、酸を使用する場合、アルキルスズ組成物と酸を反応させた場合、水が生成する場合が多い。該水を除去するために、蒸留分離や膜分離をおこなったり、脱水剤を使用してもよい。また、脱水剤として酸無水物を組み合わせて使用するのも好ましい。さらに、酸無水物のみを使用する場合は、アルキルスズ組成物と無水酢酸との反応において水が生成しない場合が多いことから、酸無水物のみを使用する方法も好ましい。
【００８８】
工程（１）における反応について説明する。
酸および／または酸無水物の使用量は、工程（１）における反応速度や最終的な有機スズ化合物の混合物（後で詳細を説明する）の収率を勘案して、アルキルスズ組成物に含有されるスズ原子に対して化学量論比で０．１〜５０倍の範囲を使用することが好ましく、反応器の大きさや、反応速度を考慮すれば０．５〜２０倍の範囲を使用することがさらに好ましい。化学量論比で０．１より少ない場合反応が進行しにくい場合があり、逆に化学量論比で５０倍より多く使用しても当該工程における反応速度や最終的な有機スズ化合物の収率に影響を与えない場合が多い。
【００８９】
工程（１）の反応は、好ましくは−２０℃以上３００℃以下の反応温度で実施し、より好ましくは−１０℃以上２５０℃以下の反応温度で実施し、反応速度を高めるためには反応温度は高温が好ましいが、一方で、高温では分解等（例えば、スズに結合しているアルキル基がアルカンやアルケンとして脱離する反応）の好ましくない反応も起こる場合もあり、収率が低下することもあるので、さらに好ましくは０℃以上２３０℃以下の反応温度で実施する。また、工程（１）の反応は、アルゴン、ネオン、窒素などの不活性ガス雰囲気下で行われることが好ましい。
【００９０】
工程（１）では溶媒を用いる必要はないが、流動性を向上させる、あるいは反応操作を容易にする、あるいは反応において生成する場合に該水を効率よく系外に除去する目的で溶媒を用いることができる。このような溶媒として、例えば、炭素数５〜１６の直鎖状、分岐状、環状の炭化水素；炭素数４〜１６の直鎖状、分岐状、環状の炭化水素からなるエーテル類；炭素数１〜１６の直鎖状、分岐状、環状のハロゲン化炭化水素類などが挙げられる。具体的には、ペンタン（各異性体）、ヘキサン（各異性体）、ヘプタン（各異性体）、オクタン（各異性体）、ノナン（各異性体）、デカン（各異性体）、ヘキサデカン（各異性体）、シクロヘキサン、シクロヘプタン、シクロオクタン、ベンゼン、トルエン、キシレン（各異性体）、エチルベンゼンなどから選ばれる鎖状、環状の炭化水素；ジエチルエーテル、ジプロピルエーテル（各異性体）、ジブチルエーテル（各異性体）、ジヘキシルエーテル（各異性体）、ジオクチルエーテル（各異性体）、ジフェニルエーテルなどから選ばれるエーテル類；塩化メチレン、クロロホルム、四塩化炭素、クロロベンゼン、テトラクロロエタン、ジクロロベンゼン（異性体）などから選ばれるハロゲン化炭化水素類を用いることができる。これらの溶媒は単独でも２種類以上の混合物として使用することもできる。
【００９１】
後述するが、工程（２）のアルキル基再分配反応は、平衡反応であり、平衡反応の一般的な性質から、高濃度（例えば、アルキルスズ組成物の全スズ原子のモル数に対して、モノアルキルスズアルコキシド化合物およびトリアルキルスズアルコキシド化合物の含有量をモル％で表して、１０ｍｏｌ％以上、好ましくは３０ｍｏｌ％以上、更に好ましくは５０ｍｏｌ％以上を含有するアルキルスズ組成物）で、モノアルキルスズアルコキシド化合物およびトリアルキルスズアルコキシド化合物が蓄積および／または濃縮されたアルキルスズ組成物を使用して、工程（１）の反応をおこない、工程（２）のアルキル基再分配反応をおこなうことが好ましい。
【００９２】
＜アルキルスズ組成物よりトリアルキルスズアルコキシド化合物を分離する場合＞
工程（１）を実施する前に、アルキルスズ組成物から、トリアルキルスズアルコキシド化合物を含む組成物と、モノアルキルスズアルコキシド化合物を含む組成物とを分離することもできる。なお、アルキルスズ組成物から、トリアルキルスズアルコキシド化合物を含む組成物と、モノアルキルスズアルコキシド化合物を含む組成物と、を分離する場合、それぞれの組成物を、異なる温度条件下において、酸および／または酸無水物を反応させることができる。
【００９３】
該分離は、蒸留分離、晶析、膜分離、濾過、溶媒抽出等の、様々な公知の方法を使用することができるが、好ましくは蒸留分離によって実施される。
【００９４】
＜未反応物・副生物の除去＞
工程（１）において得られる有機スズ化合物の混合物は、そのまま工程（２）の原料として使用してもよいし、未反応の酸および／または酸無水物、および／または、反応により生成したスズ原子を含有しない有機化合物等を除去したのち、工程（２）の原料として使用してもよい。好ましくは、未反応の酸および／または酸無水物を除去したのち工程（２）の原料として使用する。未反応の酸および／または酸無水物を除去せずに工程（２）をおこなうと、後述する脱アルキル基反応を生起する場合が多く、該脱アルキル基反応によって、生成するジアルキルスズ化合物および／またはテトラアルキルジスタンオキサン化合物の収量が低下するからである。未反応の酸および／または酸無水物、および／または、反応により生成したスズ原子を含有しない有機化合物の除去方法としては、濾過、蒸留分離、膜分離、晶析、溶媒抽出等の公知の方法を用いることができる。
【００９５】
また、該工程（１）、および／または、未反応の酸および／または酸無水物を除去する操作において、後述する脱アルキル基反応が同時に生起する場合があるが、本実施の形態の要旨の範囲内であれば何ら差し支えない。
さらに、工程（１）において、スズ原子を含む固体状の化合物が生成する場合がある。本発明者らが検討したところ、例えば、アルキルスズ組成物と酢酸とを反応させた場合、アルキルスズ組成物に含有される化合物や反応条件等によって、昇華性のある白色の固体が生成する場合があった。該白色の固体は、ＮＭＲ分析等の結果から、２価のジアセトキシスズであると推測しているが、該化合物についても、工程（１）で得られる混合物より除去してから工程（２）をおこなってもよいし、該化合物を除去することなく工程（２）をおこなってもよい。
【００９６】
また、該工程（１）の反応条件によっては、該工程（１）において、該酸および／または該酸無水物に由来する基（ＯＸ基）を有する有機スズ化合物の混合物の他に、アルキルスズ組成物に含有されるアルコキシ基に由来するアルコールが生成する場合があり、好ましくは、該アルコールを分離回収する。回収されたアルコールは、本実施の形態の他の工程におけるアルコール（例えば、式（１７）、式（１８）、式（３６）のアルコール）として使用することができる。該アルコールを分離回収する方法としては、蒸留分離、膜分離等の公知の方法を使用することができるが、好ましくは、蒸留分離である。
酸および／または酸無水物とアルキルスズ組成物とを反応後、副生したアルコールを蒸留によって分離回収する際の温度は、好ましくは０℃〜１００℃の範囲、より好ましくは０℃〜８０℃の範囲である。高温では分解や酸とアルコールとの脱水縮合反応が起こる場合があり、回収するアルコールの収率が低下する場合があり、低温では、有機スズ化合物が固体になり流動性が悪くなる場合があるため、更に好ましくは、２０℃〜６０℃の範囲で実施する。圧力は、用いる化合物の種類や反応温度などにより異なるが、好ましくは１Ｐａ〜１ＭＰａの範囲で実施し、より好ましくは１０Ｐａ〜１０ｋＰａの範囲で実施する。圧力が高いとアルコールを蒸留分離する時間が長くなり、酸とアルコールとの脱水縮合反応が起こる場合があり、回収するアルコールの収率が低下する場合があるため、さらに好ましくは１０Ｐａ〜１ｋＰａの範囲で実施する。
【００９７】
アルコールを蒸留によって回収する操作は、酸および／または酸無水物とアルキルスズ組成物との反応操作を完了した後おこなってもよいし、酸および／または酸無水物とアルキルスズ組成物との反応と同時におこなってもよい。
【００９８】
酸および／または酸無水物とアルキルスズ組成物との反応、および、アルコールの分離回収において使用する反応器に特に制限はなく、公知の反応器が使用できる。例えば攪拌槽、加圧式攪拌槽、減圧式攪拌槽、塔型反応器、蒸留塔、充填塔、薄膜蒸留器など、従来公知の反応器を適宜組み合わせて使用できる。反応器の材質にも特に制限はなく、公知の材質が使用できる。例えば、ガラス製、ステンレス製、炭素鋼製、ハステロイ製や、基材にグラスライニングを施したものや、テフロン（登録商標）コーティングをおこなったものも使用できる。工程や条件によっては、酸による腐食が顕著となる場合もあるので、そのような場合にはガラス製やグラスライニング、テフロン（登録商標）コーティングを施したり、ハステロイ製反応器を適宜選択してよい。
【００９９】
＜有機スズ化合物＞
ここで、工程（１）の反応によって生成する有機スズ化合物の混合物について説明する。
本実施の形態でいう「有機スズ化合物」とは、工程（１）の反応によって生成する、該酸および／または酸無水物に由来する基（ＯＸ基）を有する有機スズ化合物である。上記したように、工程（１）の原料であるアルキルスズ化合物は、上記式（２５）で表されるトリアルキルスズアルコキシド化合物を含有するが、該トリアルキルスズアルコキシド化合物からは工程（１）の反応によって、３つのＳｎ−Ｒ１結合（Ｒ１はアルキル基を表す）を持ち、１つのＳｎ−ＯＸ結合（ＯＸは、酸および／または酸無水物に由来する基を表す）を持つ化合物が生成する。具体的には、下記式（２８）で表される化合物である。
【０１００】
【化２７】
2010016297.tif 000026
（式中：
Ｒ１は、各々独立して、アルキル基を表し；
Ｘは、酸および／または酸無水物に由来する基を表し；
Ｏは、酸素原子を表す。）
【０１０１】
一方、上述したモノアルキルスズアルコキシド化合物からは、工程（１）の反応によって、１個のＳｎ−Ｒ１結合を持ち、１〜３個のＳｎ−ＯＸ基を持つ化合物が生成する。先に、モノアルキルスズアルコキシド化合物は、重クロロホルム溶液中で１１９Ｓｎ−ＮＭＲにより分析した際に、テトラメチルスズ基準で、２００〜−２００ｐｐｍに化学シフトを示すスズ原子をもち、それらの化合物の構造を全て同定することは難しいと述べた。したがって、これらのモノアルキルスズアルコキシド化合物から生成する化合物についても、全ての構造を同定することは難しい。しかしながら、モノアルキルスズアルコキシド化合物と、酸および／または酸無水物との反応は、主に、１）モノアルキルスズアルコキシド化合物のＳｎ−ＯＲ２結合のＲ２Ｏ基がＸＯ基に置換される反応と、２）Ｓｎ−Ｏ−Ｓｎで表されるジスタノキサン結合が開裂してＳｎ−ＯＸ結合を生成する反応と、が組み合わさった反応である場合が多く、下記式（２９）で表される化合物を生成する場合が多い。
【０１０２】
【化２８】
2010016297.tif 000027
（式中：
Ｒ１は、各々独立して、アルキル基を表し、
Ｘは、酸および／または酸無水物に由来する基を表し；
Ｏは、酸素原子を表す。）
【０１０３】
また、上でも述べたように、ジアルキルスズジアルコキシド化合物および／またはテトラアルキルジアルコキシジスタンオキサン化合物のアルキル基不均化反応による生成物は、様々な構造をとると推定され、アルキル基不均化反応による生成物として、上記式（２７）で表される構造の化合物が推定される。これら上記式（２７）のような化合物も、工程（１）において、酸および／または酸無水物と反応し、例えば、下記式（３０）で表される反応が進行すると推測される。
【０１０４】
【化２９】
2010016297.tif 000028
（式中：
Ｒ１およびＲ２は式（２７）における定義と同じであり、
Ｏは、酸素原子を表す。）
【０１０５】
＜工程（２）＞
次に、工程（２）について説明する。
工程（２）は、工程（１）で得られた該有機スズ化合物の混合物を加熱処理し、アルキル基再分配反応をおこなって、該アルキルスズ組成物中の、該モノアルキルスズアルコキシド化合物とトリアルキルスズアルコキシド化合物から、
ｉ）１つのスズ原子を有し、前記１つのスズ原子が、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物、
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物、
の群から選ばれる少なくとも１つのアルキルスズ化合物を得る工程である。
【０１０６】
ここでいう、アルキル基再分配反応とは、１つのスズ原子に結合しているアルキル基の数が２以上異なる２種以上の有機スズ化合物を反応させて、１つのスズ原子に結合しているアルキル基の数を平均化させる反応であり、該アルキル基再分配反応は平衡反応である。詳細な反応機構は不明であるが、下記式（３１）のように、１つのスズ原子に結合しているアルキル基が３個である有機スズ化合物と、１つのスズ原子に結合しているアルキル基が１個である有機スズ化合物との反応により、１つのスズ原子に結合しているアルキル基が２個である有機スズ化合物を生成するものと推測している。
【０１０７】
【化３０】
2010016297.tif 000029
（式中：
Ｒ１は、各々独立して、アルキル基を表し、
Ｘは、酸および／または酸無水物に由来する基を表し；
Ｏは、酸素原子を表す。）
【０１０８】
該アルキル基再分配反応は、１つのスズ原子に結合しているアルキル基の数が２以上異なる２種以上の有機スズ化合物の混合物を加熱処理することにより進行する。
該加熱処理は、好ましくは２０℃〜３００℃の温度範囲で行われ、反応を早く進めたい場合や、ジアルキル体（２個のＳｎ−Ｒ１結合を有するスズ化合物）の濃度を多く得たい場合には、平衡を右にずらすためには反応温度が高いことが有利であり、より好ましくは５０℃〜２８０℃、反応速度を高めるためには加熱処理温度は高温が好ましいが、一方で、高温では分解等の好ましくない反応も起こる場合もあり、収率が低下することもあるので、さらに好ましくは８０℃〜２６０℃の温度範囲で行われる。２０℃より低い温度では反応時間が長期になる場合があり、３００℃より高い場合は分解等の有機スズ化合物の変性により、ジアルキルスズ化合物の収率が低下する場合がある。反応時間は、使用する化合物や、加熱処理温度によって異なるが、０．００１〜５０時間、好ましくは０．０１〜１０時間、工業的な生産性を考慮すれば０．１〜２時間となるように反応温度等を設定しておこなう。反応の終了は１１９Ｓｎ−ＮＭＲ等を用いて所望のジアルキルスズ化合物が得られていれば終了してよい。後記するように、本実施の形態のアルキル基再分配反応は平衡反応と推定しており、１つのスズ原子に結合したアルキル基が２個であるスズ化合物を原系よりも高められた濃度で得るために、使用する化合物の平衡濃度を温度に対して測定し、原系よりも生成系の濃度が高くなるような温度領域で、あるいは後記する方法によって、置換基を変換して、生成系でのジアルキルスズ化合物濃度が高くなるように実施する。また、高温で（例えば、１５０℃以上）で加熱処理した場合、反応後、冷却に時間を要するとジアルキルスズ化合物の収率が低下する場合がある。これは、反応系が、冷却過程で低温での平衡濃度に近づこうとするためであり、高温で加熱処理した後は速やかに冷却することが好ましい。反応液の冷却方法は、公知の方法が好ましく使用でき、例えばブラインによる方法や、加熱処理槽よりも低圧の反応器へフラッシュする方法などが好ましく使用できる。
【０１０９】
該アルキル基再分配反応は、金属ハロゲン化物触媒存在下においても不在下においても行うことができる。金属ハロゲン化物触媒の例としては、塩化スズ（ＩＩ）、塩化水銀（ＩＩ）、塩化鉛（ＩＩ）、フッ化水銀（ＩＩ）、フッ化鉛（ＩＩ）、フッ化スズ（ＩＩ）、ヨウ化スズ（ＩＩ）、ヨウ化鉛（ＩＩ）ヨウ化水銀（ＩＩ）、臭化スズ（ＩＩ）、臭化水銀（ＩＩ）、臭化鉛（ＩＩ）などが挙げられ、これらの金属ハロゲン化物を単独でも２種類以上の混合物でも使用することができる。これらの金属ハロゲン化物は熱処理に使用される溶液に対して０．１重量％〜１０重量％の範囲で好適に使用できる。
【０１１０】
該アルキル基再分配反応において、溶媒を用いる必要はないが、流動性を向上させる、あるいは反応操作を容易にする目的で溶媒を用いることができる。このような溶媒として、例えば、炭素数５〜１６の直鎖状、分岐状、環状の炭化水素、炭素数４〜１６の直鎖状、分岐状、環状の炭化水素からなるエーテル類、炭素数１〜１６の直鎖状、分岐状、環状のハロゲン化炭化水素類などが挙げられる。具体的には、ペンタン（各異性体）、ヘキサン（各異性体）、ヘプタン（各異性体）、オクタン（各異性体）、ノナン（各異性体）、デカン（各異性体）、ヘキサデカン（各異性体）、シクロヘキサン、シクロヘプタン、シクロオクタン、ベンゼン、トルエン、キシレン（各異性体）、エチルベンゼンなどから選ばれる鎖状、環状の炭化水素；ジエチルエーテル、ジプロピルエーテル（各異性体）、ジブチルエーテル（各異性体）、ジヘキシルエーテル（各異性体）、ジオクチルエーテル（各異性体）、ジフェニルエーテルなどから選ばれるエーテル類；塩化メチレン、クロロホルム、四塩化炭素、クロロベンゼン、テトラクロロエタン、ジクロロベンゼン（異性体）などから選ばれるハロゲン化炭化水素類を用いることができる。これらの溶媒は単独でも２種類以上の混合物として使用することができる。流動性を向上させる、あるいは反応操作を容易にする、あるいは反応において生成する場合に該水を効率よく系外に除去する目的で溶媒を用いることができる。このような溶媒として、例えば、炭素数５〜１６の直鎖状、分岐状、環状の炭化水素；炭素数４〜１６の直鎖状、分岐状、環状の炭化水素からなるエーテル類；炭素数１〜１６の直鎖状、分岐状、環状のハロゲン化炭化水素類などが挙げられる。具体的には、ペンタン（各異性体）、ヘキサン（各異性体）、ヘプタン（各異性体）、オクタン（各異性体）、ノナン（各異性体）、デカン（各異性体）、ヘキサデカン（各異性体）、シクロヘキサン、シクロヘプタン、シクロオクタン、ベンゼン、トルエン、キシレン（各異性体）、エチルベンゼンなどから選ばれる鎖状、環状の炭化水素；ジエチルエーテル、ジプロピルエーテル（各異性体）、ジブチルエーテル（各異性体）、ジヘキシルエーテル（各異性体）、ジオクチルエーテル（各異性体）、ジフェニルエーテルなどから選ばれるエーテル類；塩化メチレン、クロロホルム、四塩化炭素、クロロベンゼン、テトラクロロエタン、ジクロロベンゼン（異性体）などから選ばれるハロゲン化炭化水素類を用いることができる。これらの溶媒は単独でも２種類以上の混合物として使用することもできる。
【０１１１】
また、工程（２）において、後述する脱アルキル基反応が同時に生起しても差し支えない。
上述のように、該アルキル基再分配反応は平衡反応であると推定している。本発明者らが鋭意検討した結果、該アルキル基再分配反応は、スズ原子に結合している置換基および／または該アルキル基再分配反応を実施する温度に依存することを見出した。スズ原子に結合している置換基について述べると、例えば、スズ原子に結合している、アルキル基（例えば、上記式（３１）においては基Ｒ１が相当する）以外の基（例えば、上記式（３１）においては、基ＯＸが相当する）について、該基の共役酸のｐＫａが０〜６．８の場合、多くの場合、平衡は生成系に偏っており、反対に、該基の共役酸のｐＫａが６．８〜２５の場合、多くの場合、平衡は原系に偏っている。また、共役酸のｐＫａが０〜６．８の場合では、高温ほど生成系側に平衡が偏っていることを見出した。
すなわち、一般的に、上記式（２４）、（２５）における基ＯＲ２はｐＫａが６．８よりも大きく、工程（１）で、基ＯＲ２を基ＯＸに変換することによって、工程（２）においてアルキル基再分配反応を生起し得るのである。
【０１１２】
先に、「脱アルキル基反応」という語を使用したが、脱アルキル基反応とは、少なくとも１個のＳｎ−Ｒ１結合（Ｒ１はアルキル基を表す）を有する化合物と、ＨＯＸで表される酸、および／または、ＸＯＸで表される酸無水物（基ＯＸは、ＯＸの共役酸であるＨＯＸが、ｐＫａが０以上６．８以下のブレンステッド酸である基ＯＸである。）と、を反応させて、スズ原子に結合しているアルキル基（Ｒ１）を脱離させて、スズ原子に、酸および／または酸無水物に由来する基ＯＸが結合した、Ｓｎ−ＯＸ結合を有する有機スズ化合物を生成する反応である。脱アルキル基反応の詳細な反応機構は不明であるが、例えば、下記式（３２）のように、トリアルキルスズ化合物と酸ＨＯＸとの反応により、Ｓｎ−ＯＸ結合を有する化合物が生成すると推測している。
【０１１３】
【化３１】
2010016297.tif 000030
（式中：
Ｒ１は、各々独立して、アルキル基を表し；
Ｘは、酸および／または酸無水物に由来する基を表し；
Ｏは、酸素原子を表す。）
【０１１４】
また、例えば、下記式（３３）のように、トリアルキルスズアルコキシド化合物と酸ＨＯＸとの反応によって、上記したような脱アルキル基反応と、トリアルキルスズアルコキシド化合物のアルコキシ基の置換反応が同時に生起することもある。
【０１１５】
【化３２】
2010016297.tif 000031
（式中：
Ｒ１は、各々独立して、アルキル基を表し；
Ｒ２は、アルキル基を表し；
Ｘは、酸および／または酸無水物に由来する基を表し；
Ｏは、酸素原子を表す。）
【０１１６】
以上に示したような脱アルキル基反応は、反応条件によっては、工程（１）でも工程（２）でも生起する場合がある。しかしながら、脱アルキル基反応において脱離したアルキル基は、多くの場合、スズ原子と再び結合することがないため、工程（２）のアルキル基再分配反応におけるジアルキルスズ化合物および／またはテトラアルキルジスタンオキサン化合物の収率を低下させる場合があることから、工程（１）および工程（２）の反応条件として、脱アルキル基反応を生起しにくい条件を設定することが好ましい。
【０１１７】
以上に説明した工程（１）〜工程（２）、および、工程（Ｚ）を組み合わせることによって、例えば、ジアルキルスズジアルコキシド化合物および／またはテトラアルキルジアルコキシジスタンオキサン化合物のアルキル基不均化反応によって生成するモノアルキルスズアルコキシド化合物およびトリアルキルスズアルコキシド化合物をジアルキルスズジアルコキシド化合物および／またはテトラアルキルジアルコキシジスタンオキサン化合物として再生する方法とすることができる（図１参照）。  
【０１１８】
＜アルキルスズ組成物の製造方法＞
上記した工程（１）におけるアルキルスズ組成物の製造方法について説明する。
該アルキルスズ組成物は、モノアルキルスズアルコキシド化合物とトリアルキルスズアルコキシド化合物を含むアルキルスズ組成物であれば、特に限定されないが、好ましくは、下記工程（ａ）〜工程（ｃ）を順次おこなって得られる、炭酸エステルを製造する過程において生成するアルキルスズ組成物である。
工程（ａ）：下記一般式（３４）で表されるジアルキルスズジアルコキシドと二酸化炭素とを反応させて、炭酸エステルと下記一般式（３５）で表されるテトラアルキルジアルコキシジスタンオキサンおよび／または該テトラアルキルジアルコキシジスタンオキサンと二酸化炭素との結合体を含む反応液を得る工程；
【０１１９】
【化３３】
2010016297.tif 000032
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【０１２０】
【化３４】
2010016297.tif 000033
（式中：
Ｒ１は、各々独立して、直鎖状または分岐鎖状の炭素数１〜１２のアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【０１２１】
工程（ｂ）：該反応液から蒸留によって炭酸エステルを分離し、テトラアルキルジアルコキシジスタンオキサンおよび／または該テトラアルキルジアルコキシジスタンオキサンと二酸化炭素との結合体を含む残留液を得る工程；
工程（ｃ）：該残留液と下記一般式（３６）で表されるアルコールとを反応させて、副生する水を蒸留によって除去してジアルキルスズジアルコキシドを再生し、該ジアルキルスズジアルコキシドを工程（ａ）のジアルキルスズジアルコキシドとして使用する工程。
【０１２２】
【化３５】
2010016297.tif 000034
（式中：
Ｒ２は、直鎖状または分岐鎖状の炭素数２〜８のアルキル基を表す。）
【０１２３】
まず、工程（ａ）について説明する。
工程（ａ）において使用する、上記式（３４）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるジアルキルスズ化合物も使用できるが、流動性が悪くなったり、生産性を損なったりする場合がある。工業的生産時の入手の容易さを考慮すれば、ｎ−ブチル基、ｎ−オクチル基がさらに好ましい。
【０１２４】
上記式（３４）における基Ｒ２の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が２〜８の整数より選ばれる数である直鎖状または分岐鎖状のアルキル基である。したっがって、上記式（３４）における基ＯＲ２としては、好ましくは、メトキシ基、エトキシ基、プロピルオキシ基（各異性体）、ブチルオキシ基（各異性体）、ペンチルオキシ基（各異性体）、ヘキシルオキシ基（各異性体）、ヘプチルオキシ基（各異性体）、オクチルオキシ基（各異性体）、ノニルオキシ基（各異性体）、デシルオキシ基（各異性体）、ドデシルオキシ基（各異性体）等のアルコキシ基であり、さらに好ましくは、エトキシ基、プロピルオキシ基（各異性体）、ブチルオキシ基（各異性体）、ペンチルオキシ基（各異性体）、ヘキシルオキシ基（各異性体）、ヘプチルオキシ基（各異性体）、オクチルオキシ基（各異性体）である。
【０１２５】
上記式（３４）で表されるジアルキルスズジアルコキシドの具体例としては、ジメチル−ジメトキシスズ、ジメチル−ジエトキシスズ、ジメチル−ジプロポキシスズ（各異性体）、ジメチル−ジブトキシスズ（各異性体）、ジメチル−ジペンチルオキシスズ（各異性体）、ジメチル−ジヘキシルオキシスズ（各異性体）、ジメチル−ジヘプチルオキシスズ（各異性体）、ジメチル−ジオクチルオキシスズ（各異性体）、ジブチル−ジメトキシスズ（各異性体）、ジブチル−ジエトキシスズ（各異性体）、ジブチル−ジプロポキシスズ（各異性体）、ジブチル−ジブトキシスズ（各異性体）、ジブチル−ジペンチルオキシスズ（各異性体）、ジブチル−ジヘキシルオキシスズ（各異性体）、ジブチル−ジヘプチルオキシスズ（各異性体）、ジブチル−ジオクチルオキシスズ（各異性体）、ジオクチル−ジメトキシスズ、ジオクチル−ジエトキシスズ、ジオクチル−ジプロポキシスズ（各異性体）、ジオクチル−ジブトキシスズ（各異性体）、ジオクチル−ジペンチルオキシスズ（各異性体）、ジオクチル−ジヘキシルオキシスズ（各異性体）、ジオクチル−ジヘプチルオキシスズ（各異性体）、ジオクチル−ジオクチルオキシスズ（各異性体）等が挙げられる。
【０１２６】
先にも述べたが、一般に、有機スズ化合物は会合構造をとりやすく、例えば、ジアルキルスズジアルコキシド化合物はダイマー構造を形成したり、テトラアルキルジアルコキシジスタンオキサン化合物は、２分子または３分子が会合したラダー構造を形成して存在する場合もあることが知られているが、このような会合状態が変化する場合であっても、単量体構造で化合物を表すことは、当業者にとっては一般的である。
【０１２７】
工程（ａ）において使用されるジアルキルスズジアルコキシドの製造方法は、特に限定されないが、既に開示されているジアルキルスズジアルコキシドの製造方法（ＷＯ２００５／１１１０４９など）が好ましく利用できる。これは、ジアルキル酸化スズとアルコールとから、ジアルキルスズジアルコキシドを製造する工程である。以下、該製造方法について説明する。
【０１２８】
アルコールとしては、メタノール、エタノール、プロパノール（各異性体）、ブタノール（各異性体）、ペンタノール（各異性体）、ヘキサノール（各異性体）、ヘプタノール（各異性体）、オクタノール（各異性体）、ノナノール（各異性体）、デカノール（各異性体）等のアルコールであって、該アルコールを構成する炭素原子の数が１〜１２の整数から選ばれる数であるアルコールが好ましく使用される。さらに好ましくは、エタノール、プロパノール（各異性体）、ブタノール（各異性体）、ペンタノール（各異性体）、ヘキサノール（各異性体）、ヘプタノール（各異性体）、オクタノール（各異性体）等の、該アルコールを構成する炭素原子の数が２〜８の整数から選ばれる数であるアルコールである。
【０１２９】
ジアルキルスズジアルコキシドの製造で使用するジアルキル酸化スズは、下記式（３７）で示したジアルキル酸化スズを用いる。
【０１３０】
【化３６】
2010016297.tif 000035
（式中：
Ｒ１は、各々独立して、直鎖状または分岐状の炭素数１〜１２のアルキル基を表す。）
【０１３１】
上記式（３７）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ウンデシル（各異性体）、ドデシル（各異性体）等の炭素数１〜１２の脂肪族炭化水素基であるアルキル基が挙げられる。より好ましくは炭素数１〜８の直鎖状または分岐鎖状の飽和アルキル基であり、さらに好ましくは、ｎ−ブチル基、ｎ−オクチル基である。
【０１３２】
アルコールとジアルキル酸化スズとを脱水反応させ、生成する水を系外に除去しながらテトラアルキルジアルコキシジスタンオキサンおよび／またはジアルキルスズジアルコキシドを得る。該反応が実施される温度は、例えば、８０〜１８０℃の範囲で、生成する水を系外に蒸留除去するために、反応圧力にもよるが、１００℃〜１８０℃が好ましく、反応速度を高めるためには反応温度は高温が好ましいが、一方で、高温では分解等の好ましくない反応も起こる場合もあり、収率が低下することもあるので、更に好ましくは１００℃〜１６０℃の範囲である。反応の圧力は、生成する水が系外に除去できる圧力であり、反応温度にもよるが、２０〜１×１０６Ｐａで行われる。脱水反応の反応時間に、特に制限はなく通常０．００１〜５０時間、好ましくは０．０１〜１０時間、より好ましくは０．１〜２時間である。ジアルキルスズジアルコキシドを所望量含有する組成物が得られれば反応を終了してよい。反応の進行は、系外へ抜き出される水の量を測定することによっても求められるし、反応液をサンプリングして、１１９Ｓｎ−ＮＭＲによる方法でも求めることができる。
【０１３３】
ジアルキルスズジアルコキシドを含有する組成物は、主に、ジアルキルスズジアルコキシドとテトラアルキルジアルコキシジスタンオキサンを含有するが、該組成物に含有されるテトラアルキルジアルコキシジスタンオキサンとジアルキルスズジアルコキシドのモル比率が、両者を併せたモル％で表して、０：１００〜８０：２０の範囲である組成物、より好ましくは、１０：９０〜７０：３０の範囲となった組成物を得たことを確認して反応を終了する。使用したアルコールはそのまま共存した状態で使用してもよいし、場合によってはアルコールを蒸留除去して使用してもよい。他の工程の反応器を小さくできる利点があるので、できるだけアルコールを除去しておくことが好ましい。除去する方法は、公知の蒸留による除去が好ましく、また蒸留に使用する蒸留器は公知の蒸留設備が使用できる。好ましい蒸留装置としては、短時間で除去できることから薄膜蒸留装置が好ましく使用できる。脱水反応の反応器の形式に特に制限はなく、公知の槽状、塔状の反応器が使用できる。水を含む低沸点反応混合物はガス状で蒸留によって反応器から抜き出し、製造されるジアルキルスズジアルコキシドを含む高沸点反応混合物を反応器下部から液状で抜き出せればよい。このような反応器として、たとえば攪拌槽、多段攪拌槽、蒸留塔、多段蒸留塔、多管式反応器、連続多段蒸留塔、充填塔、薄膜蒸発器、内部に支持体を備えた反応器、強制循環反応器、落膜蒸発器、落滴蒸発器、細流相反応器、気泡塔のいずれかを含む反応器を用いる方式、およびこれらを組み合わせた方式等、公知の種々の方法が用いられる。平衡を生成系側に効率的にずらすという点では、塔状の反応器を用いる方法が好ましく、また形成される水を気相にすみやかに移動させられる気−液接触面積の大きな構造が好ましい。多管式反応器、多段蒸留塔、充填剤を充填した充填塔を用いた連続法も使用できるが、本工程で使用するジアルキル酸化スズが通常固体状であるため、まず、槽状反応器で実施し、次いで塔型反応器でジアルキルスズジアルコキシドの含有量をあげる方法が最も好ましい。反応器およびラインの材質は、悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０１３４】
なお、上の製造方法で得られるジアルキルスズジアルコキシドを含有する組成物は、主に、ジアルキルスズジアルコキシドとテトラアルキルジアルコキシジスタンオキサンとを含有するが、テトラアルキルジアルコキシジスタンオキサンは、上記式（３５）で表される化合物である。
【０１３５】
上記式（３５）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ウンデシル（各異性体）、ドデシル（各異性体）等の炭素数１〜１２の脂肪族炭化水素基であるアルキル基が挙げられる。より好ましくは炭素数１〜８の直鎖状または分岐鎖状の飽和アルキル基であり、さらに好ましくは、ｎ−ブチル基、ｎ−オクチル基である。
【０１３６】
上記式（３５）で表される化合物の具体例としては、１，１，３，３−テトラメチル−１，３−ジエトキシジスタンオキサン、１，１，３，３−テトラメチル−１，３−ジプロポキシジスタンオキサン（各異性体）、１，１，３，３−テトラメチル−１，３−ジブトキシジスタンオキサン（各異性体）、１，１，３，３−テトラメチル−１，３−ジペンチルオキシジスタンオキサン（各異性体）、１，１，３，３−テトラメチル−１，３−ジヘキシルオキシジスタンオキサン（各異性体）、１，１，３，３−テトラメチル−１，３−ジヘプチルオキシジスタンオキサン（各異性体）、１，１，３，３−テトラメチル−１，３−ジオクチルオキシジスタンオキサン（各異性体）、１，１，３，３−テトラブチル−１，３−ジエトキシジスタンオキサン（各異性体）、１，１，３，３−テトラブチル−１，３−ジプロポキシジスタンオキサン（各異性体）、１，１，３，３−テトラブチル−１，３−ジブトキシジスタンオキサン（各異性体）、１，１，３，３−テトラブチル−１，３−ジペンチルオキシジスタンオキサン（各異性体）、１，１，３，３−テトラブチル−１，３−ジヘキシルオキシジスタンオキサン（各異性体）、１，１，３，３−テトラブチル−１，３−ジヘプチルオキシジスタンオキサン（各異性体）、１，１，３，３−テトラブチル−１，３−ジオクチルオキシジスタンオキサン（各異性体）、１，１，３，３−テトラオクチル−１，３−ジエトキシジスタンオキサン（各異性体）、１，１，３，３−テトラオクチル−１，３−ジプロポキシジスタンオキサン（各異性体）、１，１，３，３−テトラオクチル−１，３−ジブトキシジスタンオキサン（各異性体）、１，１，３，３−テトラオクチル−１，３−ジペンチルオキシジスタンオキサン（各異性体）、１，１，３，３−テトラオクチル−１，３−ジヘキシルオキシジスタンオキサン（各異性体）、１，１，３，３−テトラオクチル−１，３−ジヘプチルオキシジスタンオキサン（各異性体）、１，１，３，３−テトラオクチル−１，３−ジオクチルオキシジスタンオキサン（各異性体）等が挙げられる。
【０１３７】
先にも述べたが、一般に、有機スズ化合物は会合構造をとりやすく、例えば、ジアルキルスズジアルコキシド化合物はダイマー構造を形成したり、テトラアルキルジアルコキシジスタンオキサン化合物は、２分子または３分子が会合したラダー構造を形成して存在する場合もあることが知られているが、このような会合状態が変化する場合であっても、単量体構造で化合物を表すことは、当業者にとっては一般的である。
【０１３８】
工程（ａ）は、上記式（３４）で表されるジアルキルスズジアルコキシドと二酸化炭素とを反応させて、炭酸エステルと、上記式（３５）で表されるテトラアルキルジアルコキシジスタンオキサンおよび／または該テトラアルキルジアルコキシジスタンオキサンと二酸化炭素との結合体を含む反応液を得る工程である。
本工程は、既に開示されている炭酸エステルの製造方法（ＷＯ０３／０５５８４０、ＷＯ０４／０１４８４０など）が好ましく使用される。
【０１３９】
本工程で使用するジアルキルスズジアルコキシドは、上述の、ジアルキル酸化スズとアルコールとの反応によって製造されたジアルキルスズジアルコキシドの場合と、連続製造時に、後述の工程（ｃ）において再生されるジアルキルスズジアルコキシドの場合がある。また、後述するジアルキルスズジアルコキシドおよび／またはテトラアルキルジアルコキシジスタンオキサンを再生する工程から供給される場合もある。
【０１４０】
工程（ａ）では、まず、上記したジアルキルスズジアルコキシドにガス状の二酸化炭素を吸収させ、化学反応させてジアルキルスズジアルコキシドと二酸化炭素との結合体を含む混合物を得る。
該化学反応させる際には、該ジアルキルスズジアルコキシドを液状、もしくは溶媒等によって液状として反応させる。液状とするには、加熱によって液状とする方法が好ましく使用でき、また、溶媒等によって液状としてもよい。反応させる圧力は、反応させる温度にもよるが、常圧〜１ＭＰａの範囲が好ましく、常圧〜０．６ＭＰａの範囲が更に好ましい。該反応させる温度は、反応させる圧力にもよるが、−４０℃〜８０℃の範囲が好ましく、移送の際の流動性を考慮すると、０℃〜８０℃が更に好ましく、最も好ましい範囲は常温（例えば、２０℃）〜８０℃である。反応時間は数秒〜１００時間の範囲で実施してよく、生産性等を考慮すれば、数分〜１０時間が好ましい。反応器は公知の槽型反応器、塔型反応器が使用できる。また複数の反応器を組み合わせて使用してもよい。反応は二酸化炭素ガス（気体）とジアルキルスズジアルコキシドを含有する組成物（液体）の反応であるため、効率よく反応させるためには、気液界面を大きくしてガスと液の接触面積を大きくすることが好ましい。このような気液界面を大きくして反応させる方法は公知の知見が利用でき、例えば、槽型反応器では、攪拌速度を上げたり、液中に気泡を発生させるような方法が好ましく、塔型反応器では、充填塔を利用したり、棚段塔を利用する方法が好ましい。このような塔型反応器の例としては、例えば泡鍾トレイ、多孔板トレイ、バルブトレイ、向流トレイ等のトレイを使用した棚段塔方式のものや、ラシヒリング、レッシングリング、ポールリング、ベルルサドル、インタロックスサドル、ディクソンパッキング、マクマホンパッキング、ヘリパック、スルザーパッキング、メラパック等の各種充填物を充填した充填塔方式のものなどが利用できる。反応器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。反応は通常発熱反応であるから、冷却してもよいし、または反応器の放熱によって冷却してもよい。あるいは炭酸エステル化反応を併発させる目的であれば加熱してもよい。反応器の冷却、加熱はジャケットによる方法、内部コイルによる方法など公知の方法が使用できる。反応器に供給する二酸化炭素ガスとジアルキルスズジアルコキシドを含有する組成物はそれぞれ別々に反応器に供給してもよいし、反応器に供給する前に混合しておいてもよい。反応器の複数箇所から供給してもかまわない。反応終了は、例えば、１１９Ｓｎ−ＮＭＲ分析によって決定することができる。
【０１４１】
次に、上記で得られたジアルキルスズジアルコキシドと二酸化炭素との結合体から、以下の方法により、炭酸エステルを含む反応液を得る。
反応条件は、１１０℃〜２００℃の範囲、反応速度を高めるためには反応温度は高温が好ましいが、一方で、高温では分解等の好ましくない反応も起こる場合もあり、収率が低下することもあるので、好ましくは１２０℃〜１８０℃の範囲であり、０．１時間〜１０時間の範囲、反応圧力は、１．５ＭＰａ〜２０ＭＰａ、好ましくは２．０ＭＰａ〜１０ＭＰａの範囲である。反応は所望の炭酸エステルが反応器中に生成してから終了すればよい。反応の進行は、反応器内の反応液をサンプリングし、１Ｈ−ＮＭＲやガスクロマトグラフィーなどの方法で生成した炭酸エステルを分析する方法などで確認できる。例えば、ジアルキルスズジアルコキシドおよび／またはジアルキルスズジアルコキシドと二酸化炭素との結合体中に含まれていたジアルキルスズジアルコキシドおよび／またはジアルキルスズジアルコキシドと二酸化炭素との結合体のモル数に対して１０％以上生成したら反応を終了してもよく、炭酸エステルの収量を多くしたい場合、該値を９０％以上になるまで反応を続けてから終了する。反応器は公知の反応器が使用でき、塔型反応器、槽型反応器共に好ましく使用できる。反応器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０１４２】
次に、工程（ｂ）を説明する。本工程は、工程（ａ）で得られた、炭酸エステルを含む反応液から、炭酸エステルを分離し、テトラアルキルジアルコキシジスタンオキサンおよび／またはテトラアルキルジアルコキシジスタンオキサンと二酸化炭素との結合体を含む残留液を得る工程である。分離方法は公知の方法や装置が好適に利用できる。好ましい方法は蒸留による方法である。
【０１４３】
工程（ａ）から移送された反応液をバッチあるいはセミバッチ、あるいは連続的に蒸留して炭酸エステルと残留液を得る。好ましい蒸留方法は、該反応液を蒸留器に供給し、炭酸エステルを気相成分として蒸留器上部から系外へ分離し、残留液を液状成分として蒸留器の底部から抜き出す方法である。本工程の温度は該炭酸エステルの沸点や圧力にもよるが、常温（例えば、２０℃）〜２００℃の範囲でよく、高温では残留液中のスズ化合物の変性がおこる場合や、炭酸エステルが逆反応によって減少してしまう場合もあるので常温（例えば、２０℃）〜１５０℃の範囲が好ましい。圧力は、炭酸エステルの種類や、実施する温度にもよるが、通常、常圧〜減圧条件でおこない、生産性を考慮すれば、１００Ｐａ〜８０ＫＰａの範囲がさらに好ましく、１００Ｐａ〜５０ＫＰａが最も好ましい範囲である。時間は、０．０１時間〜１０時間の範囲で実施でき、高温で長時間実施すると、該反応液に含まれるスズ化合物が変性する場合や、炭酸エステルが逆反応によって減少する場合もあるため、０．０１時間〜０．５時間の範囲が好ましく、０．０１時間〜０．３時間の範囲が最も好ましい。蒸留器は公知の蒸留器が使用でき、塔型蒸留器、槽型蒸留器も好ましく使用することができるし、複数組み合わせて使用しても構わない。更に好ましい蒸留器は薄膜蒸発器、薄膜蒸留器であり、蒸留塔を備えた薄膜蒸発器、薄膜蒸留器が最も好ましい。蒸留器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０１４４】
以上で説明した工程（ａ）および工程（ｂ）において、ジアルキルスズジアルコキシドと二酸化炭素との結合体、テトラアルキルジアルコキシジスタンオキサンと二酸化炭素との結合体という語を使用したが、これらについて説明する。
【０１４５】
ここでいう、ジアルキルスズジアルコキシドと二酸化炭素との結合体とは、ジアルキルスズジアルコキシドのアルコキシ基部分が、カルボナート結合に一部または全部置き換わった（あるいは変化した）構造である。テトラアルキルジアルコキシジスタンオキサンと二酸化炭素との結合体についても同様に、テトラアルキルジアルコキシジスタンオキサンのアルコキシ基の部分が、カルボナート結合に一部または全部置き換わった（あるいは変化した）構造である。
【０１４６】
さらに、本実施の形態におけるジアルキルスズジアルコキシドと二酸化炭素との結合体、および、テトラアルキルジアルコキシジスタンオキサンと二酸化炭素との結合体について以下に例を挙げて説明する。上記したように、ジアルキルスズジアルコキシドと二酸化炭素との結合体とは、前述したジアルキルスズジアルコキシドのアルコキシ基部分が、上記したカルボナート結合に一部または全部置き換わった（あるいは変化した）構造である。該二酸化炭素との結合体の結合の存在については、１１９Ｓｎ−ＮＭＲや１３Ｃ−ＮＭＲ、１Ｈ−ＮＭＲ、Ｘ線構造解析などを組み合わせて公知の方法で確認することができるが、ジアルキルスズジアルコキシドと二酸化炭素との結合体の構造は、複雑な構造となる場合が多く、現在の分析技術では特定できない場合もあり、本実施の形態の、ジアルキルスズジアルコキシドと二酸化炭素との結合体は下記構造例に限定されない。テトラアルキルジアルコキシジスタンオキサンと二酸化炭素との結合体の構造についても、同様に、複雑な構造となる場合が多く、現在の分析技術では特定できない場合もあり、本実施の形態の、テトラアルキルジアルコキシジスタンオキサンと二酸化炭素との結合体は下記構造例に限定されない。
前記した式（３４）に示すジアルキルスズジアルコキシドに対応する、ジアルキルスズジアルコキシドと二酸化炭素との結合体の例としては、下記式（３８）、（３９）、（４０）に代表される構造式を示すことができる。なお、これらの化合物は、単量体であっても会合体であっても多量体、重合体であってもかまわない。
【０１４７】
【化３７】
2010016297.tif 000036
【０１４８】
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【０１４９】
前記した式（３５）に示すテトラアルキルジアルコキシジスタンオキサンに対応する、テトラアルキルジアルコキシジスタンオキサンと二酸化炭素との結合体の例としては、下記式（４１）、（４２）、（４３）に代表される構造式を示すことができる。なお、これらの化合物は、単量体であっても会合体であっても多量体、重合体であってもかまわない。
【０１５０】
【化３８】
2010016297.tif 000037
【０１５１】
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【０１５２】
上記した式（３８）から（４３）で示した結合体のＲ１およびＲ２の例は前述した通りであり、そのような二酸化炭素との結合体の例として、メトキシ−メチルカルボナート−ジブチル−スズ、エトキシ−エチルカルボナート−ジブチル−スズ、プロポキシ−プロピルカルボナート−ジブチル−スズ（各異性体）、ブトキシ−ブチルカルボナート−ジブチル−スズ（各異性体）、ペンチルオキシ−ペンチルカルボナート−ジブチル−スズ（各異性体）、ヘキシルオキシ−ヘキシルカルボナート−ジブチル−スズ（各異性体）、ヘプチルオキシ−ヘプチルカルボナート−ジブチル−スズ（各異性体）、ベンジルオキシ−ベンジルカルボナート−ジブチル−スズ、メトキシ−メチルカルボナートジオクチル−スズ、エトキシ−エチルカルボナート−ジオクチル−スズ、プロポキシ−プロピルカルボナート−ジオクチル−スズ（各異性体）、ブトキシ−ブチルカルボナート−ジオクチル−スズ（各異性体）、ペンチルオキシ−ペンチルカルボナート−ジオクチル−スズ（各異性体）、ヘキシルオキシ−ヘキシルカルボナート−ジオクチル−スズ（各異性体）、ヘプチルオキシ−ヘプチルカルボナート−ジオクチル−スズ（各異性体）、ベンジルオキシ−ベンジルカルボナート−ジオクチル−スズなどアルコキシ−アルキルカルボナート−ジアルキル−スズ、アラルキルオキシ−アラルキルカルボナート−ジアルキル−スズや、１−メトキシ−３−メチルカルボナート−１，１，３，３−テトラブチル−ジスタンオキサン、１−エトキシ−３−エチルカルボナート−１，１，３，３−テトラブチル−ジスタンオキサン、１−プロポキシ−３−プロピルカルボナート−１，１，３，３−テトラブチル−ジスタンオキサン（各異性体）、１−ブトキシ−３−ブチルカルボナート−１，１，３，３−テトラブチル−ジスタンオキサン（各異性体）、１−ペンチルオキシ−３−ペンチルカルボナート−１，１，３，３−テトラブチル−ジスタンオキサン（各異性体）、１−ヘキシルオキシ−３−ヘキシルカルボナート−１，１，３，３−テトラブチル−ジスタンオキサン（各異性体）、１−ヘプチルオキシ−３−ヘプチルカルボナート−１，１，３，３−テトラブチル−ジスタンオキサン（各異性体）、１−ベンジルオキシ−３−ベンジルカルボナート−１，１，３，３−テトラブチル−ジスタンオキサン、１−メトキシ−３−メチルカルボナート−１，１，３，３−テトラオクチル−ジスタンオキサン、１−エトキシ−３−エチルカルボナート−１，１，３，３−テトラオクチル−ジスタンオキサン、１−プロポキシ−３−プロピルカルボナート−１，１，３，３−テトラオクチル−ジスタンオキサン（各異性体）、１−ブトキシ−３−ブチルカルボナート−１，１，３，３−テトラオクチル−ジスタンオキサン（各異性体）、１−ペンチルオキシ−３−ペンチルカルボナート−１，１，３，３−テトラオクチル−ジスタンオキサン（各異性体）、１−ヘキシルオキシ−３−ヘキシルカルボナート−１，１，３，３−テトラオクチル−ジスタンオキサン（各異性体）、１−ヘプチルオキシ−３−ヘプチルカルボナート−１，１，３，３−テトラオクチル−ジスタンオキサン、（各異性体）、１−ベンジルオキシ−３−ベンジルカルボナート−１，１，３，３−テトラオクチル−ジスタンオキサンなどの１−アルコキシ−３−アルキルカルボナート−１，１，３，３−テトラアルキル−ジスタンオキサン、１−アラルキルオキシ−３−アラルキルカルボナート−１，１，３，３−テトラアルキル−ジスタンオキサンなどが挙げられる。上記した群のうちから単独で選ばれてもよいし、上記した群から選ばれる混合物であってもよい。
【０１５３】
式（３８）から（４３）で示される二酸化炭素との結合体のうち、Ｒ１が、ｎ−ブチル基、ｎ−オクチル基から選ばれるものが好ましい。
【０１５４】
上述したように、アルキルスズ組成物は、テトラアルキルスズアルコキシド化合物、モノアルキルスズアルコキシド化合物を含有するが、これらと二酸化炭素との結合体が生成する場合がある。
【０１５５】
例えば、上記式（２６）で表されるトリアルキルスズアルコキシド化合物と、二酸化炭素との結合体の例を下記式（４４）に示す。
【０１５６】
【化３９】
2010016297.tif 000038
【０１５７】
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【０１５８】
上記した式（４４）で示した結合体のＲ１、Ｒ２の例は前述した通りであり、そのような二酸化炭素との結合体の例として、トリブチル−メチルカルボナート−スズ、トリブチル−エチルカルボナート−スズ、トリブチル−プロピルカルボナート−スズ（各異性体）、トリブチル−ブチルカルボナート−スズ（各異性体）、トリブチル−ペンチルカルボナート−スズ（各異性体）、トリブチル−ヘキシルカルボナート−スズ（各異性体）、トリブチル−ヘプチルカルボナート−スズ、トリブチル−ベンジルカルボナート−スズ、トリオクチル−メチルカルボナート−スズ、トリオクチル−エチルカルボナート−スズ、トリオクチル−プロピルカルボナート−スズ（各異性体）、トリオクチル−ブチルカルボナート−スズ（各異性体）、トリオクチル−ペンチルカルボナート−スズ（各異性体）、トリオクチル−ヘキシルカルボナート−スズ（各異性体）、トリオクチル−ヘプチルカルボナート−スズ（各異性体）、トリオクチル−ベンジルカルボナート−スズなどのトリアルキル−アルキルカルボナート−スズやトリアルキル−アラルキルカルボナート−スズ等が挙げられる。上記した群のうちから単独で選ばれてもよいし、上記した群から選ばれる混合物であってもよい。
【０１５９】
また、上記式（２７）で示したモノアルキルスズアルコキシド化合物と二酸化炭素との結合体の構造例を、下記式（４５）、（４６）、（４７）に挙げることができる。式（４５）、（４６）、（４７）で示した化合物の二酸化炭素結合体は多様な構造をとりやすく、下記式（４５）、（４６）、（４７）に限定されない。
【０１６０】
【化４０】
2010016297.tif 000039
【０１６１】
（式中：
Ｒ１は、各々独立して、直鎖状または分岐鎖状の炭素数１〜１２であるアルキル基を表し；
Ｒ２は、各々独立して、直鎖状もしくは分岐鎖状の飽和もしくは不飽和の炭化水素基、飽和もしくは不飽和の環状炭化水素置換基を有する炭化水素基、またはＹ−ＣＨ２−基（式中、Ｙは、アルキルポリアルキレン基、芳香族基、または環状飽和もしくは不飽和アルキレンエーテル基を表す。）を表す。）
【０１６２】
このようなモノアルキルスズアルコキシド化合物と二酸化炭素との結合体の例としては、ブチル−メトキシ−ジ−メチルカルボナート−スズ、ブチル−エトキシ−ジ−エチルカルボナート−スズ、ブチル−プロピロキシ−ジ−プロピルカルボナート−スズ（各異性体）、ブチル−ブトキシ−ジ−ブチルカルボナート−スズ（各異性体）、ブチル−ペンチロキシ−ジ−ペンチルカルボナート−スズ（各異性体）、ブチル−ヘキシルオキシ−ジ−ヘキシルカルボナート−スズ（各異性体）、ブチル−ヘプチルオキシ−ジ−ヘプチルカルボナート−スズ（各異性体）、ブチル−ベンジルオキシ−ジ−ベンジルカルボナート−スズ、オクチル−メトキシ−ジ−メチルカルボナート−スズ、オクチル−エトキシ−ジ−エチルカルボナート−スズ、オクチル−プロポキシ−ジ−プロピルカルボナート−スズ（各異性体）、オクチル−ブトキシ−ジ−ブチルカルボナート−スズ（各異性体）、オクチル−ペンチルオキシ−ジ−ペンチルカルボナート−スズ（各異性体）、オクチル−ヘキシルオキシ−ジ−ヘキシルカルボナート−スズ（各異性体）、オクチル−ヘプチルオキシ−ジ−ヘプチルカルボナート−スズ（各異性体）、オクチル−ベンジルオキシ−ジ−ベンジルカルボナート−スズなどのアルキル−アルコキシ−ジ−アルキルカルボナート−スズやアルキル−アラルキルオキシ−ジ−アラルキルカルボナート−スズ；ブチル−メチルカルボナート−スズオキシド、ブチル−エチルカルボナート−スズオキシド、ブチル−プロピルカルボナート−スズオキシド（各異性体）、ブチル−ブチルカルボナート−スズオキシド（各異性体）、ブチル−ペンチルカルボナート−スズオキシド（各異性体）、ブチル−ヘキシルカルボナート−スズオキシド（各異性体）、ブチル−ヘプチルカルボナート−スズオキシド（各異性体）、ブチル−ベンジルカルボナート−スズオキシド、オクチル−メチルカルボナート−スズオキシ、オクチル−エチルカルボナート−スズオキシ、オクチル−プロピルカルボナート−スズオキシ（各異性体）、オクチル−ブチルカルボナート−スズオキシ（各異性体）、オクチル−ペンチルカルボナート−スズオキシ（各異性体）、オクチル−ヘキシルカルボナート−スズオキシ（各異性体）、オクチル−ヘプチルカルボナート−スズオキシ（各異性体）、オクチル−ベンジルカルボナート−スズオキシなどのアルキル−アルキルカルボナート−スズオキシドやアルキル−アラルキルカルボナート−スズオキシド；１，１，３−トリブチル−１，３−ジ−メチルカルボナート−３−メトキシ−ジスタンオキサン、１，１，３−トリブチル−１，３−ジ−エチルカルボナート−３−エトキシ−ジスタンオキサン、１，１，３−トリブチル−１，３−ジ−プロピルカルボナート−３−プロポキシ−ジスタンオキサン（各異性体）、１，１，３−トリブチル−１，３−ジ−ブチルカルボナート−３−ブトキシ−ジスタンオキサン（各異性体）、１，１，３−トリブチル−１，３−ジ−ペンチルカルボナート−３−ペンチルオキシ−ジスタンオキサン（各異性体）、１，１，３−トリブチル−１，３−ジ−ヘキシルカルボナート−３−ヘキシルオキシ−ジスタンオキサン（各異性体）、１，１，３−トリブチル−１，３−ジ−ヘプチルカルボナート−３−ヘプチルオキシ−ジスタンオキサン（各異性体）、１，１，３−トリブチル−１，３−ジ−ベンジルカルボナート−３−ベンジルオキシ−ジスタンオキサン、１，１，３−トリオクチル−１，３−ジ−メチルカルボナート−３−メトキシ−ジスタンオキサン、１，１，３−トリオクチル−１，３−ジ−エチルカルボナート−３−エトキシ−ジスタンオキサン、１，１，３−トリオクチル−１，３−ジ−プロピルカルボナート−３−プロポキシ−ジスタンオキサン（各異性体）、１，１，３−トリオクチル−１，３−ジ−ブチルカルボナート−３−ブトキシ−ジスタンオキサン（各異性体）、１，１，３−トリオクチル−１，３−ジ−ペンチルカルボナート−３−ペンチルオキシ−ジスタンオキサン（各異性体）、１，１，３−トリオクチル−１，３−ジ−ヘキシルカルボナート−３−ヘキシルオキシ−ジスタンオキサン（各異性体）、１，１，３−トリオクチル−１，３−ジ−ヘプチルカルボナート−３−ヘプチルオキシ−ジスタンオキサン（各異性体）、１，１，３−トリオクチル−１，３−ジ−ベンジルカルボナート−３−ベンジルオキシ−ジスタンオキサンなどのトリアルキル−ジ−アルキルカルボナート−アルコキシ−ジスタンオキサンやトリアルキル−ジアラルキルカルボナート−アラルキルオキシ−ジスタンオキサン等が挙げられる。上記した群のうちから単独で選ばれてもよいし、上記した群から選ばれる混合物であってもよい。
【０１６３】
最も好ましい例としては、（ｎ−ブチル）−ジ−（ｎ−ブチルカルボナート）−（ｎ−ブトキシ）−スズ、（ｎ−ブチル）−ジ−（ｎ−ペンチルカルボナート）−（ｎ−ペンチルオキシ）−スズ、（ｎ−ブチル）−ビス−（３−メチルブチルカルボナート）−（３−メチルブトキシ）−スズ、（ｎ−ブチル）−ジ−（ｎ−ヘキシルカルボナート）−（ｎ−ヘキシルオキシ）−スズ、（ｎ−ブチル）−ビス−（２−エチルブチルカルボナート）−（２−エチルブトキシ）−スズ、（ｎ−オクチル）−ジ−（ｎ−ブチルカルボナート）−（ｎ−ブトキシ）−スズ、（ｎ−オクチル）−ジ−（ｎ−ペンチルカルボナート）−（ｎ−ペンチルオキシ）−スズ、（ｎ−オクチル）−ジ−（ｎ−ヘキシルカルボナート）−（ｎ−ヘキシルオキシ）−スズ、（ｎ−オクチル）−ビス−（３−メチルブチルカルボナート）−（３−メチルブトキシ）−スズ、（ｎ−オクチル）−ビス−（２−エチルブチルカルボナート）−（２−エチルブトキシ）−スズ、（ｎ−ブチル）−（ｎ−ブチルカルボナート）−スズオキシド、（ｎ−ブチル）−（ｎ−ペンチルカルボナート）−スズオキシド、（ｎ−ブチル）−（３−メチルブチルカルボナート）−スズオキシド、（ｎ−ブチル）−（ｎ−ヘキシルカルボナート）−スズオキシド、（ｎ−ブチル）−（２−エチルブチルカルボナート）−スズオキシド、（ｎ−オクチル）−（ｎ−ブチルカルボナート）−スズオキシド、（ｎ−オクチル）−（ｎ−ペンチルカルボナート）−スズオキシド、（ｎ−オクチル）−（ｎ−ヘキシルカルボナート）−スズオキシド、（ｎ−オクチル）−（３−メチルブチルカルボナート）−スズオキシド、（ｎ−オクチル）−（２−エチルブチルカルボナート）−スズオキシド、１，１，３−トリ−（ｎ−ブチル）−１，３−ジ−（ｎ−ブチルカルボナート）−３−（ｎ−ブトキシ）−ジスタンオキサン、１，１，３−トリ−（ｎ−ブチル）−１，３−ジ−（ｎ−ペンチルカルボナート）−３−（ｎ−ペンチルオキシ）−ジスタンオキサン、１，１，３−トリ−（ｎ−ブチル）−１，３−ビス−（３−メチルブチルカルボナート）−３−（３−メチルブトキシ）−ジスタンオキサン、１，１，３−トリ−（ｎ−ブチル）−１，３−ジ−（ｎ−ヘキシルカルボナート）−３−（ｎ−ヘキシルオキシ）−ジスタンオキサン、１，１，３−トリ−（ｎ−ブチル）−１，３，３−ビス−（２−エチルブチルカルボナート）−３−（２−エチルブトキシ）−ジスタンオキサン、１，１，３−トリ−（ｎ−オクチル）−１，３−ジ−（ｎ−ブチルカルボナート）−３−（ｎ−ブトキシ）−ジスタンオキサン、１，１，３−トリ−（ｎ−オクチル）−１，３−ジ−（ｎ−ペンチルカルボナート）−３−（ｎ−ペンチルオキシ）−ジスタンオキサン、１，１，３−トリ−（ｎ−オクチル）−１，３−ビス−（３−メチルブチルカルボナート）−３−（３−メチルブトキシ）−ジスタンオキサン、１，１，３−トリ−（ｎ−オクチル）−１，３−ジ−（ｎ−ヘキシルカルボナート）−３−（ｎ−ヘキシルオキシ）−ジスタンオキサン、１，１，３−トリ−（ｎ−オクチル）−１，３−ビス−（２−エチルブチルカルボナート）−３−（２−エチルブトキシ）−ジスタンオキサンである。
【０１６４】
上記したジアルキルスズジアルコキシド、テトラアルキルジアルコキシジスタンオキサン、トリアルキルスズアルコキシド化合物、モノアルキルスズアルコキシド化合物と二酸化炭素との結合体は、それぞれ混合物であっても、単独であっても構わないし、相互に配位、会合していても構わない。一般的に、アルキルスズアルコキシドは配位子が交換しやすく、構造の特定が困難であったり、上記した以外にも配位、会合した二酸化炭素との結合体も存在する可能性はある。ただし、現在の解析技術で特定できないにすぎず、上記したようなアルキル基、アルコキシ基、カルボナート基の規定に基づいたジアルキルスズジアルコキシド、テトラアルキルジアルコキシジスタンオキサン、トリアルキルスズアルコキシド化合物、モノアルキルスズアルコキシド化合物と二酸化炭素との結合体は、本実施の形態において使用することができる。
【０１６５】
次に、工程（ｃ）を説明する。本工程（ｃ）は、工程（ｂ）で得た残留液と、上記式（３６）で表されるアルコールとを反応させて、副生する水を蒸留によって除去してジアルキルスズジアルコキシドを再生し、該ジアルキルスズジアルコキシドを工程（ａ）のジアルキルスズジアルコキシドとして使用する工程である。
【０１６６】
上記式（３６）で表されるアルコールとしては、メタノール、エタノール、プロパノール（各異性体）、ブタノール（各異性体）、ペンタノール（各異性体）、ヘキサノール（各異性体）、ヘプタノール（各異性体）、オクタノール（各異性体）、ノナノール（各異性体）、デカノール（各異性体）等のアルコールであって、該アルコールを構成する炭素原子の数が１〜１２の整数から選ばれる数であるアルコールが好ましく使用される。さらに好ましくは、エタノール、プロパノール（各異性体）、ブタノール（各異性体）、ペンタノール（各異性体）、ヘキサノール（各異性体）、ヘプタノール（各異性体）、オクタノール（各異性体）であり、さらに好ましくは、上記したジアルキルスズジアルコキシドの製造で使用したアルコールと同じアルコールを使用する。
【０１６７】
該反応で副生する水を蒸留によって除去する条件は、上記したジアルキルスズジアルコキシドの製造における水の蒸留と同様の条件で実施することが好ましい。ジアルキルスズジアルコキシドを所望量含有する組成物が得られれば反応を終了してよい。反応の進行は、系外へ抜き出される水の量を測定することによっても求められるし、反応液をサンプリングして、１１９Ｓｎ−ＮＭＲによる方法でも求めることができる。該ジアルキルスズジアルコキシドを含有する組成物を、工程（ａ）で使用するためには、ジアルキルスズジアルコキシドを含有する組成物に含有されるテトラアルキルジアルコキシジスタンオキサンとジアルキルスズジアルコキシドのモル比率が、両者を併せたモル％で表して、０：１００〜８０：２０の範囲である組成物、より好ましくは、１０：９０〜７０：３０の範囲となった組成物を得たことを確認して反応を終了する。使用したアルコールはそのまま共存した状態で使用してもよいし、場合によってはアルコールを蒸留除去して使用してもよい。他の工程の反応器を小さくできる利点があるので、できるだけアルコールを除去しておくことが好ましい。除去する方法は、公知の蒸留による除去が好ましく、また蒸留に使用する蒸留器は公知の蒸留設備が使用できる。好ましい蒸留装置としては、短時間で除去できることから薄膜蒸留装置が好ましく使用できる。
【０１６８】
本工程（ｃ）では、ジアルキル酸化スズとアルコールとの反応によるジアルキルスズジアルコキシドの製造工程とは異なって、通常固体であるジアルキル酸化スズを使用しないので、反応器の制約は少ない。すなわち、脱水反応の反応器の形式に特に制限はなく、公知の槽状、塔状の反応器が使用できる。水を含む低沸点反応混合物はガス状で蒸留によって反応器から抜き出し、製造されるジアルキルスズジアルコキシドおよび／またはテトラアルキルジアルコキシジスタンオキサンを含む高沸点反応混合物を反応器下部から液状で抜き出せればよい。このような反応器として、たとえば攪拌槽、多段攪拌槽、蒸留塔、多段蒸留塔、多管式反応器、連続多段蒸留塔、充填塔、薄膜蒸発器、内部に支持体を備えた反応器、強制循環反応器、落膜蒸発器、落滴蒸発器、細流相反応器、気泡塔のいずれかを含む反応器を用いる方式、およびこれらを組み合わせた方式等、公知の種々の方法が用いられる。平衡を生成系側に効率的にずらすという点で、塔状の反応器を用いる方法が好ましく、また形成される水を気相にすみやかに移動させられる気−液接触面積の大きな構造が好ましい。多管式反応器、多段蒸留塔、充填剤を充填した充填塔を用いた連続法が特に好ましい。反応器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０１６９】
以上、ジアルキルスズジアルコキシドを使用した炭酸エステルの製造例を示したが、該炭酸エステルの製造過程において、モノアルキルスズアルコキシド化合物とトリアルキルスズアルコキシド化合物とが生成する。該モノアルキルスズアルコキシド化合物および該トリアルキルスズアルコキシド化合物は、上記の炭酸エステルの製造を繰り返しおこなっているうちに、反応系内に徐々に蓄積し、反応速度が低下したり、炭酸エステルの収率が低下する場合がある。したがって、反応系よりモノアルキルスズアルコキシド化合物およびトリアルキルスズアルコキシド化合物を含むアルキルスズ組成物を一部抜き出し、上述した工程（１）のアルキルスズ組成物として使用し、工程（２）によりアルキルスズ化合物を得、該アルキルスズ化合物と、炭酸エステルおよび／またはアルコールとの反応によって、ジアルキルスズジアルコキシドおよび／またはテトラアルキルジアルコキシジスタンオキサンを再生することが好ましい。該ジアルキルスズジアルコキシドおよび／またはテトラアルキルジアルコキシジスタンオキサンの再生は、好ましくは、上述の工程（ｂ）および／または工程（ｃ）の後に実施し、再生されたジアルキルスズジアルコキシドおよび／またはテトラアルキルジアルコキシジスタンオキサンは、工程（ａ）のジアルキルスズジアルコキシド、および／または、工程（ｂ）の残留液と混合して工程（ｃ）の原料として使用される。
【０１７０】
図２は、炭酸エステルの製造方法と本実施の形態によるジアルキルスズ化合物の製造方法とを組み合わせた、改良された炭酸エステルの製造方法を説明するフロー図を示す。前記したように、炭酸エステルの製造方法の工程（ｂ）および／または工程（ｃ）から抜き出されるアルキルスズ組成物の一部または全部を、工程（１）の原料として使用する。工程（１）〜工程（２）および工程（Ｚ）を経て得られたジアルキルスズジアルコキシドおよび／またはテトラアルキルジアルコキシジスタンオキサンは、工程（ａ）のジアルキルスズジアルコキシドとして使用してもよいし、工程（ｂ）の残留液と混合して工程（ｃ）の原料としてもよい。炭酸エステルの製造において、ジアルキルスズジアルコキシドおよび／またはテトラアルキルジアルコキシジスタンオキサンのアルキル基不均化反応によって生成するモノアルキルスズアルコキシド化合物およびトリアルキルスズアルコキシド化合物は、炭酸エステルの製造のための触媒としての活性はなく、いわゆる失活体として系外に除去する必要があり、系外に除去された失活体は廃棄せざるを得なかった。本実施の形態の方法の、改良された炭酸エステルの製造方法によると、モノアルキルスズアルコキシドおよびトリアルキルスズアルコキシドは、ジアルキルスズジアルコキシドおよび／またはテトラアルキルジアルコキシジスタンオキサンとして再生され、炭酸エステル製造用の触媒として再び使用することができるため、廃棄物の生成量が圧倒的に減少する利点がある。
【０１７１】
以上で説明したように、本実施の形態のジアルキルスズジアルコキシド化合物および／またはテトラアルキルジアルコキシジスタンオキサン化合物の製造方法（工程（Ｚ））は、該炭酸エステルの製造工程において生成するモノアルキルスズアルコキシド化合物および／またはトリアルキルスズジアルコキシド化合物からの、ジアルキルスズジアルコキシドおよび／またはテトラアルキルジアルコキシジスタンオキサンの再生工程における１つの工程としての側面があるが、これとは別に、本実施の形態の方法で製造されるジアルキルスズジアルコキシド化合物および／またはテトラアルキルジアルコキシジスタンオキサン化合物を原料とし、下記工程（Ａ）〜工程（Ｂ）を実施する炭酸エステルの製造方法であって、上記の方法とは異なる炭酸エステルの製造方法における工程の１つという側面をも有する。
【０１７２】
工程（Ａ）：本実施の形態の製造方法で製造されるジアルキルスズジアルコキシド化合物および／またはテトラアルキルジアルコキシジスタンオキサン化合物と、二酸化炭素とを反応させて、炭酸エステルとテトラアルキルジアルコキシジスタンオキサン化合物および／または該テトラアルキルジアルコキシジスタンオキサン化合物と二酸化炭素との結合体を含む反応液を得る工程；
工程（Ｂ）：該反応液から蒸留によって炭酸エステルを分離し、テトラアルキルジアルコキシジスタンオキサンおよび／または該テトラアルキルジアルコキシジスタンオキサンと二酸化炭素との結合体を含む残留液を得る工程。
【０１７３】
工程（Ａ）は、ジアルキルスズジアルコキシドの代わりに、工程（Ｚ）で製造されるジアルキルスズジアルコキシド化合物を使用する以外は、上記した工程（ａ）と同様の工程であり、以下に示す方法によって実施することができる。工程（Ｚ）で製造されるジアルキルスズジアルコキシド化合物としては、例えば、図１および２に例示したフローにおいて工程（Ｚ）で製造されるジアルキルスズジアルコキシド化合物を使用してもよいし、後述の、工程（Ｃ）で得られるアルキルスズ化合物を使用して工程（Ｚ）を実施して製造されるジアルキルスズジアルコキシド化合物を使用してもよい。
【０１７４】
工程（Ａ）では、まず、工程（Ｚ）で製造されたジアルキルスズジアルコキシド化合物および／またはテトラアルキルジアルコキシジスタンオキサン化合物にガス状の二酸化炭素を吸収させ、化学反応させてジアルキルスズジアルコキシド化合物と二酸化炭素との結合体を含む混合物を得る。
該化学反応させる際には、該ジアルキルスズジアルコキシド化合物を液状、もしくは溶媒等によって液状として反応させる。液状とするには、加熱によって液状とする方法が好ましく使用でき、また、溶媒等によって液状としてもよい。反応させる圧力は、反応させる温度にもよるが、常圧〜１ＭＰａの範囲が好ましく、常圧〜０．６ＭＰａの範囲が更に好ましい。該反応させる温度は、反応させる圧力にもよるが、−４０℃〜８０℃の範囲が好ましく、移送の際の流動性を考慮すると、０℃〜８０℃が更に好ましく、最も好ましい範囲は常温（例えば、２０℃）〜８０℃である。反応時間は数秒〜１００時間の範囲で実施してよく、生産性等を考慮すれば、数分〜１０時間が好ましい。反応器は公知の槽型反応器、塔型反応器が使用できる。また複数の反応器を組み合わせて使用してもよい。反応は二酸化炭素ガス（気体）とジアルキルスズジアルコキシド化合物を含有する組成物（液体）の反応であるため、効率よく反応させるためには、気液界面を大きくしてガスと液の接触面積を大きくすることが好ましい。このような気液界面を大きくして反応させる方法は公知の知見が利用でき、例えば、槽型反応器では、攪拌速度を上げたり、液中に気泡を発生させるような方法が好ましく、塔型反応器では、充填塔を利用したり、棚段塔を利用する方法が好ましい。このような塔型反応器の例としては、例えば泡鍾トレイ、多孔板トレイ、バルブトレイ、向流トレイ等のトレイを使用した棚段塔方式のものや、ラシヒリング、レッシングリング、ポールリング、ベルルサドル、インタロックスサドル、ディクソンパッキング、マクマホンパッキング、ヘリパック、スルザーパッキング、メラパック等の各種充填物を充填した充填塔方式のものなどが利用できる。反応器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。反応は通常発熱反応であるから、冷却してもよいし、または反応器の放熱によって冷却してもよい。あるいは炭酸エステル化反応を併発させる目的であれば加熱してもよい。反応器の冷却、加熱はジャケットによる方法、内部コイルによる方法など公知の方法が使用できる。反応器に供給する二酸化炭素ガスとジアルキルスズジアルコキシド化合物を含有する組成物はそれぞれ別々に反応器に供給してもよいし、反応器に供給する前に混合しておいてもよい。反応器の複数箇所から供給してもかまわない。反応終了は、例えば、１１９Ｓｎ−ＮＭＲ分析によって決定することができる。
【０１７５】
次に、上記で得られたジアルキルスズジアルコキシド化合物と二酸化炭素との結合体から、以下の方法により、炭酸エステルを含む反応液を得る。
反応条件は、１１０℃〜２００℃の範囲、反応速度を高めるためには反応温度は高温が好ましいが、一方で、高温では分解等の好ましくない反応も起こる場合もあり、収率が低下することもあるので、好ましくは１２０℃〜１８０℃の範囲であり、０．１時間〜１０時間の範囲、反応圧力は、１．５ＭＰａ〜２０ＭＰａ、好ましくは２．０ＭＰａ〜１０ＭＰａの範囲である。反応は所望の炭酸エステルが反応器中に生成してから終了すればよい。反応の進行は、反応器内の反応液をサンプリングし、１Ｈ−ＮＭＲやガスクロマトグラフィーなどの方法で生成した炭酸エステルを分析する方法などで確認できる。例えば、ジアルキルスズジアルコキシド化合物および／またはジアルキルスズジアルコキシド化合物と二酸化炭素との結合体のモル数に対して１０％以上生成したら反応を終了してもよく、炭酸エステルの収量を多くしたい場合、該値を９０％以上になるまで反応を続けてから終了する。反応器は公知の反応器が使用でき、塔型反応器、槽型反応器共に好ましく使用できる。反応器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０１７６】
次に、工程（Ｂ）を説明する。本工程は、工程（Ａ）で得られた、炭酸エステルを含む反応液から、炭酸エステルを分離し、テトラアルキルジアルコキシジスタンオキサン化合物および／またはテトラアルキルジアルコキシジスタンオキサン化合物と二酸化炭素との結合体を含む残留液を得る工程である。分離方法は公知の方法や装置が好適に利用できる。好ましい方法は蒸留による方法である。
工程（Ａ）から移送された反応液をバッチあるいはセミバッチ、または連続的に蒸留して炭酸エステルと残留液を得る。好ましい蒸留方法は、該反応液を蒸留器に供給し、炭酸エステルを気相成分として蒸留器上部から系外へ分離し、残留液を液状成分として蒸留器の底部から抜き出す方法である。本工程の温度は該炭酸エステルの沸点や圧力にもよるが、常温（例えば、２０℃）〜２００℃の範囲でよく、高温では残留液中のスズ化合物の変性がおこる場合や、炭酸エステルが逆反応によって減少してしまう場合もあるので常温（例えば、２０℃）〜１５０℃の範囲が好ましい。圧力は、炭酸エステルの種類や、実施する温度にもよるが、通常、常圧〜減圧条件でおこない、生産性を考慮すれば、１００Ｐａ〜８０ＫＰａの範囲がさらに好ましく、１００Ｐａ〜５０ＫＰａが最も好ましい範囲である。時間は、０．０１時間〜１０時間の範囲で実施でき、高温で長時間実施すると、該反応液に含まれるスズ化合物が変性する場合や、炭酸エステルが逆反応によって減少する場合もあるため、０．０１時間〜０．５時間の範囲が好ましく、０．０１時間〜０．３時間の範囲が最も好ましい。蒸留器は公知の蒸留器が使用でき、塔型蒸留器、槽型蒸留器も好ましく使用することができるし、複数組み合わせて使用しても構わない。更に好ましい蒸留器は薄膜蒸発器、薄膜蒸留器であり、蒸留塔を備えた薄膜蒸発器、薄膜蒸留器が最も好ましい。蒸留器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０１７７】
さらに、本実施の形態では、上記の工程（Ａ）〜工程（Ｂ）に、下記工程（Ｃ）を付加して、該工程（Ｃ）で製造されるアルキルスズ化合物を、工程（Ｚ）のアルキルスズ化合物として使用することもできる。
工程（Ｃ）：工程（Ｂ）の残留液と、一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と、反応させて、下記ｉ）、ｉｉ）の群から選ばれる少なくとも１つのアルキルスズ化合物を製造する工程；
ｉ）１つのスズ原子を有し、２つのＳｎ−Ｒ１（Ｒ１はアルキル基を表す。）結合と、２つのＳｎ−ＯＸ結合（基ＯＸは、ＯＸの共役酸であるＨＯＸが、ｐＫａが０以上６．８以下のブレンステッド酸である基ＯＸである。）と、を有するジアルキルスズ化合物、
ｉｉ）１つのＳｎ−Ｏ−Ｓｎ結合を有するテトラアルキルジスタンオキサン化合物であって、該テトラアルキルジスタンオキサン化合物中の各々のスズ原子が、２つのＳｎ−Ｒ１結合と、１つのＳｎ−ＯＸ結合（基ＯＸは、ＯＸの共役酸であるＨＯＸが、ｐＫａが０以上６．８以下のブレンステッド酸である基ＯＸである。）と、を有するテトラアルキルジスタンオキサン化合物。
【０１７８】
当該工程（Ｃ）は、上で説明した、工程（１）と類似していて、以下のような方法で実施される。
工程（Ｃ）において、一般式ＨＯＸで表される酸としては、このような酸としては、有機酸が好ましく使用される。有機酸としては、カルボン酸、スルホン酸、フェノール等を例示することができるが、好ましくはカルボン酸が使用される。カルボン酸としては、例えば、ギ酸、酢酸、プロピオン酸、ｎ−酪酸、イソ酪酸、吉草酸、イソ吉草酸、２−メチルブタン酸、ピバリン酸、ヘキサン酸、イソカプロン酸、２−エチルブタン酸、２，２−ジメチルブタン酸、ヘプタン酸（各異性体）、オクタン酸（各異性体）、ノナン酸（各異性体）、デカン酸（各異性体）、ウンデカン酸（各異性体）、ドデカン酸（各異性体）、テトラデカン酸（各異性体）、ヘキサデカン酸（各異性体）、アクリル酸、クロトン酸、イソクロトン酸、ビニル酢酸、メタクリル酸、アンゲリカ酸、チグリン酸、アリル酢酸、ウンデセン酸（各異性体）等の飽和もしくは不飽和脂肪族モノカルボン酸化合物；シュウ酸、マロン酸、コハク酸、グルタル酸、アジピン酸、ヘプタン二酸（各異性体）、オクタン二酸（各異性体）、ノナン二酸（各異性体）、デカン二酸（各異性体）、マレイン酸、フマル酸、メチルマレイン酸、メチルフマル酸、ペンテン二酸（各異性体）、イタコン酸、アリルマロン酸等の飽和もしくは不飽和脂肪族ジカルボン酸；１，２，３−プロパントリカルボン酸、１，２，３−プロペントリカルボン酸、２，３−ジメチルブタン−１，２，３−トリカルボン酸等の飽和もしくは不飽和脂肪族トリカルボン酸化合物；安息香酸、メチル安息香酸（各異性体）、エチル安息香酸（各異性体）、プロピル安息香酸（各異性体）、ジメチル安息香酸（各異性体）、トリメチル安息香酸（各異性体）等の芳香族者カルボン酸化合物；フタル酸、イソフタル酸、テレフタル酸、メチルイソフタル酸（各異性体）等の芳香族ジカルボン酸化合物；ヘミメリト酸、トリメリト酸、トリメシン酸等の芳香族トリカルボン酸化合物等を挙げることができる。これらのカルボン酸の中でも、飽和モノカルボン酸が好ましく使用される。より好ましくは、標準沸点が３００℃以下の飽和モノカルボン酸、さらに好ましくは標準沸点が２５０℃以下の飽和ものカルボン酸が使用される。標準沸点とは、化学大辞典（共立出版株式会社、２００３年１０月１日発行）に記載されているように、１気圧における沸点を指す。具体的には、酢酸、プロピオン酸、ｎ−酪酸、イソ酪酸、吉草酸、イソ吉草酸、２−メチルブタン酸、ピバリン酸、ヘキサン酸が好ましく使用される。
【０１７９】
また、工程（Ｃ）において、一般式ＸＯＸで表される酸無水物としては、無水酢酸、無水プロピオン酸、無水酪酸、無水イソ酪酸、無水吉草酸、無水イソ吉草酸、無水コハク酸、無水マレイン酸、無水プロピオン酸、無水グルタル酸等の脂肪族無水物；無水安息香酸、無水フタル酸、無水ピロメリト酸等の芳香族酸無水物を挙げることができる。これらの中でも、好ましくは標準沸点が３００℃以下の酸無水物が使用され、反応後、過剰の酸無水物の除去を容易にするため、さらに好ましくは標準沸点が２００℃以下の酸無水物が使用される。さらに、副生するカルボン酸エステル等を系外へ除去することが容易であり、工業的に容易に入手できるという点から、無水マレイン酸、無水酢酸が好ましい。
これらの酸および酸無水物は単独でも複数種を混合しても用いることができるが、酸を使用する場合、例えば、テトラアルキルジアルコキシジスタンオキサン化合物と酸を反応させた場合、水が生成する場合が多い。該水を除去するために、蒸留分離や膜分離をおこなったり、脱水剤を使用してもよい。また、脱水剤として酸無水物を組み合わせて使用するのも好ましい。さらに、酸無水物のみを使用する場合は、例えば、テトラアルキルジアルコキシジスタンオキサン化合物と無水酢酸との反応において水が生成しない場合が多いことから、酸無水物のみを使用する方法も好ましい。
【０１８０】
酸および／または酸無水物の使用量は、工程（Ｃ）における反応速度や最終的なジアルキルスズ化合物の収率を勘案して、工程（Ｂ）で得た残留物に含有されるスズ原子に対して化学量論比で０．１〜５０倍の範囲を使用することが好ましく、反応器の大きさや、反応速度を考慮すれば０．５〜２０倍の範囲を使用することがさらに好ましい。化学量論比で０．１より少ない場合反応が進行しにくい場合があり、逆に化学量論比で５０倍より多く使用しても当該工程における反応速度や最終的なジアルキルスズ化合物の収率に影響を与えない場合が多い。
【０１８１】
工程（Ｃ）の反応は、好ましくは−２０℃以上３００℃以下の反応温度で実施し、より好ましくは−１０℃以上２５０℃以下の反応温度で実施し、反応速度を高めるためには反応温度は高温が好ましいが、一方で、高温では分解等の好ましくない反応も起こる場合もあり、収率が低下することもあるので、さらに好ましくは０℃以上２３０℃以下の反応温度で実施する。また、工程（Ｃ）の反応は、アルゴン、ネオン、窒素などの不活性ガス雰囲気下で行われることが好ましい。
【０１８２】
工程（Ｃ）では溶媒を用いる必要はないが、流動性を向上させる、反応操作を容易にする、あるいは反応において生成する場合に該水を効率よく系外に除去する目的で溶媒を用いることができる。このような溶媒として、例えば、炭素数５〜１６の直鎖状、分岐状、環状の炭化水素；炭素数４〜１６の直鎖状、分岐状、環状の炭化水素からなるエーテル類；炭素数１〜１６の直鎖状、分岐状、環状のハロゲン化炭化水素類などが挙げられる。具体的には、ペンタン（各異性体）、ヘキサン（各異性体）、ヘプタン（各異性体）、オクタン（各異性体）、ノナン（各異性体）、デカン（各異性体）、ヘキサデカン（各異性体）、シクロヘキサン、シクロヘプタン、シクロオクタン、ベンゼン、トルエン、キシレン（各異性体）、エチルベンゼンなどから選ばれる鎖状、環状の炭化水素；ジエチルエーテル、ジプロピルエーテル（各異性体）、ジブチルエーテル（各異性体）、ジヘキシルエーテル（各異性体）、ジオクチルエーテル（各異性体）、ジフェニルエーテルなどから選ばれるエーテル類；塩化メチレン、クロロホルム、四塩化炭素、クロロベンゼン、テトラクロロエタン、ジクロロベンゼン（異性体）などから選ばれるハロゲン化炭化水素類を用いることができる。これらの溶媒は単独でも２種類以上の混合物として使用することもできる。
【０１８３】
当該工程（Ｃ）で製造されるアルキルスズ化合物は、下記式（４８）で表されるジアルキルスズ化合物、下記式（４９）で表されるテトラアルキルジスタンオキサン化合物の群から選ばれる少なくとも１つのアルキルスズ化合物である。
【０１８４】
【化４１】
2010016297.tif 000040
（式中：
Ｒ１は、各々独立して、直鎖状または分岐鎖状の炭素数１〜１２のアルキル基を表し；
Ｏは酸素原子を表し；
ＯＸ１およびＯＸ２は、ＯＸ１およびＯＸ２の共役酸であるＨＯＸ１およびＨＯＸ２が、ｐＫａが０以上６．８以下のブレンステッド酸であるＯＸ１およびＯＸ２であり；
ａおよびｂは、各々０〜２の整数であり、ａ＋ｂ＝２である）
【０１８５】
【化４２】
2010016297.tif 000041
（式中：
Ｒ１は、各々独立して、直鎖状または分岐鎖状の炭素数１〜１２のアルキル基を表し；
Ｏは酸素原子を表し；
ＯＸ３およびＯＸ４は、ＯＸ３およびＯＸ４の共役酸であるＨＯＸ３およびＨＯＸ４が、ｐＫａが０以上６．８以下のブレンステッド酸であるＯＸ３およびＯＸ４である。）
【０１８６】
上記式（４８）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるジアルキルスズ化合物も使用できるが、流動性が悪くなったり、生産性を損なったりする場合がある。工業的生産時の入手の容易さを考慮すれば、ｎ−ブチル基、ｎ−オクチル基がさらに好ましい。
【０１８７】
上記式（４８）におけるＯＸ１およびＯＸ２は、その共役酸であるＨＯＸ１およびＨＯＸ２がブレンステッド酸であって、該共役酸のｐＫａが、０以上６．８以下であれば、特に制限はないが、好ましくは、アシルオキシル基、アリールオキシ基よりなる群から選ばれる少なくとも１種の置換基であって、その共役酸のｐＫａが、０以上６．８以下のものが好ましい。さらに好ましくは、該基を構成する炭素原子の数が、０〜１２の整数より選ばれる数である基であることが好ましい。このような基の具体例としては、アセトキシ基、プロピオニルオキシ基、ブチリルオキシ基、バレリルオキシ基、ラウロイルオキシ基等の、直鎖状もしくは分岐鎖状の飽和アルキル基とカルボニル基と酸素原子から構成されるアシルオキシル基；フェノキシ基、メチルフェノキシ基（各異性体）、エチルフェノキシ基（各異性体）、プロピルフェノキシ基（各異性体）、ブチルフェノキシ基（各異性体）、ペンチルフェノキシ基（各異性体）、ヘキシルフェノキシ基（各異性体）、ジメチルフェノキシ基（各異性体）、メチルエチルフェノキシ基（各異性体）、メチルプロピルフェノキシ基（各異性体）、メチルブチルフェノキシ基（各異性体）、メチルペンチルフェノキシ基（各異性体）、ジエチルフェノキシ基（各異性体）、エチルプロピルフェノキシ基（各異性体）、エチルブチルフェノキシ基（各異性体）、ジプロピルフェノキシ基（各異性体）、トリメチルフェノキシ基（各異性体）、ジメチルエチルフェノキシ基（各異性体）、ジメチルプロピルフェノキシ基（各異性体）、ジメチルブチルフェノキシ基（各異性体）、メチルエチルプロピルフェノキシ基、メチルジメチルフェノキシ基、トリエチルフェノキシ基（各異性体）等のアリールオキシ基；等を挙げることができる。
【０１８８】
上記式（４８）で表されるジアルキルスズ化合物の具体例としては、ジメチル−ジアセトキシスズ、ジメチル−ジプロピオニルオキシスズ（各異性体）、ジメチル−ジブチリルオキシスズ（各異性体）、ジメチル−バレリルオキシスズ（各異性体）、ジメチル−ジラウロリルオキシスズ（各異性体）、ジブチル−ジアセトキシスズ（各異性体）、ジブチル−ジプロピオニルオキシスズ（各異性体）、ジブチル−ジブチリルオキシスズ（各異性体）、ジブチル−ジバレリルオキシスズ（各異性体）、ジブチル−ジラウロリルオキシスズ（各異性体）、ジオクチル−ジアセトキシスズ（各異性体）、ジオクチル−ジプロピオニルオキシスズ（各異性体）、ジオクチル−ジブチリルオキシスズ（各異性体）、ジオクチル−バレリルオキシスズ（各異性体）、ジオクチル−ジラウロリルオキシスズ（各異性体）等のジアルキル−ジアシルオキシスズ；ジメチル−ジフェノキシスズ、ジメチル−ジ（メチルフェノキシ）スズ（各異性体）、ジメチル−ジ（エチルフェノキシ）スズ（各異性体）、ジメチル−ジ（プロピルフェノキシ）スズ（各異性体）、ジメチル−ジ（ブチルフェノキシ）スズ（各異性体）、ジメチル−ジ（ペンチルフェノキシ）スズ（各異性体）、ジメチル−ジ（ヘキシルフェノキシ）スズ（各異性体）、ジメチル−ビス（ジメチルフェノキシ）スズ（各異性体）、ジメチル−ジ（メチルエチルフェノキシ）スズ（各異性体）、ジメチル−ジ（メチルプロピルフェノキシ）スズ（各異性体）、ジメチル−ジ（メチルブチルフェノキシ）スズ（各異性体）、ジメチル−ジ（メチルペンチルフェノキシ）スズ（各異性体）、ジメチル−ビス（ジエチルフェノキシ）スズ（各異性体）、ジメチル−ジ（エチルプロピルフェノキシ）スズ（各異性体）、ジメチル−ジ（エチルブチルフェノキシ）スズ（各異性体）、ジメチル−ジ（ジプロピルフェノキシ）スズ（各異性体）、ジメチル−ジ（トリメチルフェノキシ）スズ（各異性体）、ジメチル−ビス（ジメチルエチルフェノキシ）スズ（各異性体）、ジメチル−ビス（ジメチルプロピルフェノキシ）スズ（各異性体）、ジメチル−ビス（ジメチルブチルフェノキシ）スズ（各異性体）、ジメチル−ジ（メチルエチルプロピルフェノキシ）スズ（各異性体）、ジメチル−ジ（エチルジメチルフェノキシ）スズ（各異性体）、ジメチル−ジ（トリエチルフェノキシ）スズ（各異性体）、ジブチル−ジフェノキシスズ（各異性体）、ジブチル−ジ（メチルフェノキシ）スズ（各異性体）、ジブチル−ジ（エチルフェノキシ）スズ（各異性体）、ジブチル−ジ（プロピルフェノキシ）スズ（各異性体）、ジブチル−ジ（ブチルフェノキシ）スズ（各異性体）、ジブチル−ジ（ペンチルフェノキシ）スズ（各異性体）、ジブチル−ジ（ヘキシルフェノキシ）スズ（各異性体）、ジブチル−ビス（ジメチルフェノキシ）スズ（各異性体）、ジブチル−ジ（メチルエチルフェノキシ）スズ（各異性体）、ジブチル−ジ（メチルプロピルフェノキシ）スズ（各異性体）、ジブチル−ジ（メチルブチルフェノキシ）スズ（各異性体）、ジブチル−ジ（メチルペンチルフェノキシ）スズ（各異性体）、ジブチル−ビス（ジエチルフェノキシ）スズ（各異性体）、ジブチル−ジ（エチルプロピルフェノキシ）スズ（各異性体）、ジブチル−ジ（エチルブチルフェノキシ）スズ（各異性体）、ジブチル−ジ（ジプロピルフェノキシ）スズ（各異性体）、ジブチル−ジ（トリメチルフェノキシ）スズ（各異性体）、ジブチル−ビス（ジメチルエチルフェノキシ）スズ（各異性体）、ジブチル−ビス（ジメチルプロピルフェノキシ）スズ（各異性体）、ジブチル−ビス（ジメチルブチルフェノキシ）スズ（各異性体）、ジブチル−ジ（メチルエチルプロピルフェノキシ）スズ（各異性体）、ジブチル−ジ（エチルジメチルフェノキシ）スズ（各異性体）、ジブチル−ジ（トリエチルフェノキシ）スズ（各異性体）、ジオクチル−ジフェノキシスズ（各異性体）、ジオクチル−ジ（メチルフェノキシ）スズ（各異性体）、ジオクチル−ジ（エチルフェノキシ）スズ（各異性体）、ジオクチル−ジ（プロピルフェノキシ）スズ（各異性体）、ジオクチル−ジ（ブチルフェノキシ）スズ（各異性体）、ジオクチル−ジ（ペンチルフェノキシ）スズ（各異性体）、ジオクチル−ジ（ヘキシルフェノキシ）スズ（各異性体）、ジオクチル−ビス（ジメチルフェノキシ）スズ（各異性体）、ジオクチル−ジ（メチルエチルフェノキシ）スズ（各異性体）、ジオクチル−ジ（メチルプロピルフェノキシ）スズ（各異性体）、ジオクチル−ジ（メチルブチルフェノキシ）スズ（各異性体）、ジオクチル−ジ（メチルペンチルフェノキシ）スズ（各異性体）、ジオクチル−ビス（ジエチルフェノキシ）スズ（各異性体）、ジオクチル−ジ（エチルプロピルフェノキシ）スズ（各異性体）、ジオクチル−ジ（エチルブチルフェノキシ）スズ（各異性体）、ジオクチル−ジ（ジプロピルフェノキシ）スズ（各異性体）、ジオクチル−ジ（トリメチルフェノキシ）スズ（各異性体）、ジオクチル−ビス（ジメチルエチルフェノキシ）スズ（各異性体）、ジオクチル−ビス（ジメチルプロピルフェノキシ）スズ（各異性体）、ジオクチル−ビス（ジメチルブチルフェノキシ）スズ（各異性体）、ジオクチル−ジ（メチルエチルプロピルフェノキシ）スズ（各異性体）、ジオクチル−ジ（エチルジメチルフェノキシ）スズ（各異性体）、ジオクチル−ジ（トリエチルフェノキシ）スズ（各異性体）等のアルキル−ジアリールオキシスズ等を挙げることができる。
【０１８９】
上記式（４９）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるテトラアルキルジスタンオキサン化合物も使用できるが、流動性が悪くなったり、生産性を損なったりする場合がある。工業的生産時の入手の容易さを考慮すれば、ｎ−ブチル基、ｎ−オクチル基がさらに好ましい。
【０１９０】
上記式（４９）におけるＯＸ３およびＯＸ４は、その共役酸であるＨＯＸ３およびＨＯＸ４がブレンステッド酸であって、該共役酸のｐＫａが、０以上６．８以下であれば、特に制限はないが、好ましくは、アシルオキシル基、アリールオキシ基よりなる群から選ばれる少なくとも１種の置換基であって、その共役酸のｐＫａが、０以上６．８以下のものが好ましい。さらに好ましくは、該基を構成する炭素原子の数が、０〜１２の整数より選ばれる数である基であることが好ましい。このような基の具体例としては、アセトキシ基、プロピオニルオキシ基、ブチリルオキシ基、バレリルオキシ基、ラウロイルオキシ基等の、直鎖状もしくは分岐鎖状の飽和アルキル基とカルボニル基と酸素原子から構成されるアシルオキシル基；フェノキシ基、メチルフェノキシ基（各異性体）、エチルフェノキシ基（各異性体）、プロピルフェノキシ基（各異性体）、ブチルフェノキシ基（各異性体）、ペンチルフェノキシ基（各異性体）、ヘキシルフェノキシ基（各異性体）、ジメチルフェノキシ基（各異性体）、メチルエチルフェノキシ基（各異性体）、メチルプロピルフェノキシ基（各異性体）、メチルブチルフェノキシ基（各異性体）、メチルペンチルフェノキシ基（各異性体）、ジエチルフェノキシ基（各異性体）、エチルプロピルフェノキシ基（各異性体）、エチルブチルフェノキシ基（各異性体）、ジプロピルフェノキシ基（各異性体）、トリメチルフェノキシ基（各異性体）、ジメチルエチルフェノキシ基（各異性体）、ジメチルプロピルフェノキシ基（各異性体）、ジメチルブチルフェノキシ基（各異性体）、メチルエチルプロピルフェノキシ基、メチルジメチルフェノキシ基、トリエチルフェノキシ基（各異性体）等のアリールオキシ基；等を挙げることができる。
【０１９１】
上記式（４９）で表される化合物の具体例としては、１，１，３，３−テトラメチル−１，３−ジアセトキシジスタンオキサン、１，１，３，３−テトラメチル−１，３−ジプロピオニルオキシジスタンオキサン（各異性体）、１，１，３，３−テトラメチル−１，３−ジブチリルオキシジスタンオキサン（各異性体）、１，１，３，３−テトラメチル−１，３−ジバレリルオキシジスタンオキサン（各異性体）、１，１，３，３−テトラメチル−１，３−ジラウロリルオキシジスタンオキサン（各異性体）、１，１，３，３−テトラブチル−１，３−ジアセトキシジスタンオキサン（各異性体）、１，１，３，３−テトラブチル−１，３−ジプロピオニルオキシジスタンオキサン（各異性体）、１，１，３，３−テトラブチル−１，３−ジブチリルオキシジスタンオキサン（各異性体）、１，１，３，３−テトラブチル−１，３−ジバレリルオキシジスタンオキサン（各異性体）、１，１，３，３−テトラブチル−１，３−ジラウロリルオキシジスタンオキサン（各異性体）、１，１，３，３−テトラオクチル−１，３−ジアセトキシジスタンオキサン（各異性体）、１，１，３，３−テトラオクチル−１，３−ジプロピオニルオキシジスタンオキサン（各異性体）、１，１，３，３−テトラオクチル−１，３−ジブチリルオキシジスタンオキサン（各異性体）、１，１，３，３−テトラオクチル−１，３−ジバレリルオキシジスタンオキサン（各異性体）、１，１，３，３−テトラオクチル−１，３−ジラウロリルオキシジスタンオキサン（各異性体）等の１，１，３，３−テトラアルキル−１，３−ジアシルオキシジスタンオキサン；１，１，３，３−テトラメチル−１，３−ジフェノキシジスタンオキサン、１，１，３，３−テトラメチル−１，３−ジ（メチルフェノキシ）ジスタンオキサン（各異性体）、１，１，３，３−テトラメチル−１，３−ジ（エチルフェノキシ）ジスタンオキサン（各異性体）、１，１，３，３−テトラメチル−１，３−ジ（プロピルフェノキシ）ジスタンオキサン（各異性体）、１，１，３，３−テトラメチル−１，３−ジ（ブチルフェノキシ）ジスタンオキサン（各異性体）、１，１，３，３−テトラメチル−１，３−ジ（ペンチルフェノキシ）ジスタンオキサン（各異性体）、１，１，３，３−テトラメチル−１，３−ジ（ヘキシルフェノキシ）ジスタンオキサン（各異性体）、１，１，３，３−テトラメチル−１，３−ビス（ジメチルフェノキシ）ジスタンオキサン（各異性体）、１，１，３，３−テトラメチル−１，３−ジ（メチルエチルフェノキシ）ジスタンオキサン（各異性体）、１，１，３，３−テトラメチル−１，３−ジ（メチルプロピルフェノキシ）ジスタンオキサン（各異性体）、１，１，３，３−テトラメチル−１，３−ジ（メチルブチルフェノキシ）ジスタンオキサン（各異性体）、１，１，３，３−テトラメチル−１，３−ジ（メチルペンチルフェノキシ）ジスタンオキサン（各異性体）、１，１，３，３−テトラメチル−１，３−ビス（ジエチルフェノキシ）ジスタンオキサン（各異性体）、１，１，３，３−テトラメチル−１，３−ジ（エチルプロピルフェノキシ）ジスタンオキサン（各異性体）、１，１，３，３−テトラメチル−１，３−ジ（エチルブチルフェノキシ）ジスタンオキサン（各異性体）、１，１，３，３−テトラメチル−１，３−ジ（ジプロピルフェノキシ）ジスタンオキサン（各異性体）、１，１，３，３−テトラメチル−１，３−ジ（トリメチルフェノキシ）ジスタンオキサン（各異性体）、１，１，３，３−テトラメチル−１，３−ビス（ジメチルエチルフェノキシ）ジスタンオキサン（各異性体）、１，１，３，３−テトラメチル−１，３−ビス（ジメチルプロピルフェノキシ）ジスタンオキサン（各異性体）、１，１，３，３−テトラメチル−１，３−ビス（ジメチルブチルフェノキシ）ジスタンオキサン（各異性体）、１，１，３，３−テトラメチル−１，３−ジ（メチルエチルプロピルフェノキシ）ジスタンオキサン（各異性体）、１，１，３，３−テトラメチル−１，３−ジ（エチルジメチルフェノキシ）ジスタンオキサン（各異性体）、１，１，３，３−テトラメチル−１，３−ジ（トリエチルフェノキシ）スズ（各異性体）、１，１，３，３−テトラブチル１，３−ジフェノキシジスタンオキサン（各異性体）、１，１，３，３−テトラブチル１，３−ジ（メチルフェノキシ）ジスタンオキサン（各異性体）、１，１，３，３−テトラブチル１，３−ジ（エチルフェノキシ）ジスタンオキサン（各異性体）、１，１，３，３−テトラブチル１，３−ジ（プロピルフェノキシ）ジスタンオキサン（各異性体）、１，１，３，３−テトラブチル１，３−ジ（ブチルフェノキシ）ジスタンオキサン（各異性体）、１，１，３，３−テトラブチル１，３−ジ（ペンチルフェノキシ）ジスタンオキサン（各異性体）、１，１，３，３−テトラブチル１，３−ジ（ヘキシルフェノキシ）ジスタンオキサン（各異性体）、１，１，３，３−テトラブチル１，３−ビス（ジメチルフェノキシ）ジスタンオキサン（各異性体）、１，１，３，３−テトラブチル１，３−ジ（メチルエチルフェノキシ）ジスタンオキサン（各異性体）、１，１，３，３−テトラブチル１，３−ジ（メチルプロピルフェノキシ）ジスタンオキサン（各異性体）、１，１，３，３−テトラブチル１，３−ジ（メチルブチルフェノキシ）ジスタンオキサン（各異性体）、１，１，３，３−テトラブチル１，３−ジ（メチルペンチルフェノキシ）ジスタンオキサン（各異性体）、１，１，３，３−テトラブチル１，３−ビス（ジエチルフェノキシ）ジスタンオキサン（各異性体）、１，１，３，３−テトラブチル１，３−ジ（エチルプロピルフェノキシ）ジスタンオキサン（各異性体）、１，１，３，３−テトラブチル１，３−ジ（エチルブチルフェノキシ）ジスタンオキサン（各異性体）、１，１，３，３−テトラブチル１，３−ジ（ジプロピルフェノキシ）ジスタンオキサン（各異性体）、１，１，３，３−テトラブチル１，３−ジ（トリメチルフェノキシ）ジスタンオキサン（各異性体）、１，１，３，３−テトラブチル１，３−ビス（ジメチルエチルフェノキシ）ジスタンオキサン（各異性体）、１，１，３，３−テトラブチル１，３−ビス（ジメチルプロピルフェノキシ）ジスタンオキサン（各異性体）、１，１，３，３−テトラブチル１，３−ビス（ジメチルブチルフェノキシ）ジスタンオキサン（各異性体）、１，１，３，３−テトラブチル１，３−ジ（メチルエチルプロピルフェノキシ）ジスタンオキサン（各異性体）、１，１，３，３−テトラブチル１，３−ジ（エチルジメチルフェノキシ）ジスタンオキサン（各異性体）、１，１，３，３−テトラブチル１，３−ジ（トリエチルフェノキシ）スズ（各異性体）、１，１，３，３−テトラオクチル１，３−ジフェノキシジスタンオキサン（各異性体）、１，１，３，３−テトラオクチル１，３−ジ（メチルフェノキシ）ジスタンオキサン（各異性体）、１，１，３，３−テトラオクチル１，３−ジ（エチルフェノキシ）ジスタンオキサン（各異性体）、１，１，３，３−テトラオクチル１，３−ジ（プロピルフェノキシ）ジスタンオキサン（各異性体）、１，１，３，３−テトラオクチル１，３−ジ（ブチルフェノキシ）ジスタンオキサン（各異性体）、１，１，３，３−テトラオクチル１，３−ジ（ペンチルフェノキシ）ジスタンオキサン（各異性体）、１，１，３，３−テトラオクチル１，３−ジ（ヘキシルフェノキシ）ジスタンオキサン（各異性体）、１，１，３，３−テトラオクチル１，３−ビス（ジメチルフェノキシ）ジスタンオキサン（各異性体）、１，１，３，３−テトラオクチル１，３−ジ（メチルエチルフェノキシ）ジスタンオキサン（各異性体）、１，１，３，３−テトラオクチル１，３−ジ（メチルプロピルフェノキシ）ジスタンオキサン（各異性体）、１，１，３，３−テトラオクチル１，３−ジ（メチルブチルフェノキシ）ジスタンオキサン（各異性体）、１，１，３，３−テトラオクチル１，３−ジ（メチルペンチルフェノキシ）ジスタンオキサン（各異性体）、１，１，３，３−テトラオクチル１，３−ビス（ジエチルフェノキシ）ジスタンオキサン（各異性体）、１，１，３，３−テトラオクチル１，３−ジ（エチルプロピルフェノキシ）ジスタンオキサン（各異性体）、１，１，３，３−テトラオクチル１，３−ジ（エチルブチルフェノキシ）ジスタンオキサン（各異性体）、１，１，３，３−テトラオクチル１，３−ジ（ジプロピルフェノキシ）ジスタンオキサン（各異性体）、１，１，３，３−テトラオクチル１，３−ジ（トリメチルフェノキシ）ジスタンオキサン（各異性体）、１，１，３，３−テトラオクチル１，３−ビス（ジメチルエチルフェノキシ）ジスタンオキサン（各異性体）、１，１，３，３−テトラオクチル１，３−ビス（ジメチルプロピルフェノキシ）ジスタンオキサン（各異性体）、１，１，３，３−テトラオクチル１，３−ビス（ジメチルブチルフェノキシ）ジスタンオキサン（各異性体）、１，１，３，３−テトラオクチル１，３−ジ（メチルエチルプロピルフェノキシ）ジスタンオキサン（各異性体）、１，１，３，３−テトラオクチル１，３−ジ（エチルジメチルフェノキシ）ジスタンオキサン（各異性体）、１，１，３，３−テトラオクチル１，３−ジ（トリエチルフェノキシ）スズ（各異性体）等の１，１，３，３−テトラアルキル−１，３−ジアリールオキシジスタンオキサンを挙げることができる。
【０１９２】
一般に、有機スズ化合物は会合構造をとりやすく、例えばジアルキルスズジアルコキシドはダイマー構造を形成したり、テトラアルキルジアルコキシジスタンオキサンは、２分子または３分子が会合したラダー構造を形成して存在する場合もあることが知られている。このような会合状態が変化する場合であっても、単量体構造で化合物を表すことは、当業者にとっては一般的である。
【０１９３】
図３は、上で説明した、工程（Ａ）〜工程（Ｃ）および工程（Ｚ）を組み合わせた炭酸エステルの新しい製造方法を説明するフロー図である。
さらに、上記図３で示した炭酸エステルの新しい製造方法の別法として、下記工程（Ｉ）〜工程（ＩＩＩ）を含む方法によってジアルキルスズ化合物および／またはテトラアルキルジスタンオキサン化合物を製造し、該ジアルキルスズ化合物および／またはテトラアルキルジスタンオキサン化合物を使用して工程（Ｚ）をおこなう方法を説明する。
工程（Ｉ）：下記一般式（５０）で表されるジアルキルスズジアルコキシドと二酸化炭素とを反応させて、炭酸エステルと下記一般式（５１）で表されるテトラアルキルジアルコキシジスタンオキサンおよび／または該テトラアルキルジアルコキシジスタンオキサンと二酸化炭素との結合体を含む反応液を得る工程；
【０１９４】
【化４３】
2010016297.tif 000042
（式中：
Ｒ１は、各々独立して、直鎖状または分岐鎖状の炭素数１〜１２であるアルキル基を表し；
Ｒ２は、各々独立して、直鎖状または分岐鎖状の炭素数２〜８のアルキル基を表す。）
【０１９５】
【化４４】
2010016297.tif 000043
（式中：
Ｒ１は、各々独立して、直鎖状または分岐鎖状の炭素数１〜１２のアルキル基を表し；
Ｒ２は、各々独立して、直鎖状または分岐鎖状の炭素数２〜８のアルキル基を表す。）
【０１９６】
工程（ＩＩ）：該反応液から蒸留によって炭酸エステルを分離し、テトラアルキルジアルコキシジスタンオキサンおよび／または該テトラアルキルジアルコキシジスタンオキサンと二酸化炭素との結合体を含む残留液を得る工程；
工程（ＩＩＩ）；該工程（ＩＩ）の残留液と、一般式ＨＯＸ（ｐＫａが０以上６．８以下のブレンステッド酸）で表される酸、および／または、一般式ＸＯＸ（基ＯＸは、ＯＸの共役酸であるＨＯＸが、ｐＫａが０以上６．８以下のブレンステッド酸である基ＯＸである。）で表される酸無水物と、を反応させて、該酸および／または該酸無水物に由来する基（ＯＸ基）を有する化合物であって、下記式（５２）で表されるジアルコキシスズ化合物および／または下記式（５３）で表されるテトラアルキルジスタンオキサン化合物を製造する工程。
【０１９７】
【化４５】
2010016297.tif 000044
（式中：
Ｒ１は、各々独立して、直鎖状または分岐鎖状の炭素数１〜１２のアルキル基を表し；
Ｏは、酸素原子を表し；
ＯＸは、ＯＸの共役酸であるＨＯＸが、ｐＫａが０以上６．８以下のブレンステッド酸である基ＯＸを表す。）
【０１９８】
【化４６】
2010016297.tif 000045
（式中：
Ｒ１は、各々独立して、直鎖状または分岐鎖状の炭素数１〜１２のアルキル基を表し；
Ｏは、酸素原子を表し；
ＯＸは、ＯＸの共役酸であるＨＯＸが、ｐＫａが０以上６．８以下のブレンステッド酸である基ＯＸを表す。）
【０１９９】
上で示した化合物について、まず説明する。
上記式（５０）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるジアルキルスズ化合物も使用できるが、流動性が悪くなったり、生産性を損なったりする場合がある。工業的生産時の入手の容易さを考慮すれば、ｎ−ブチル基、ｎ−オクチル基がさらに好ましい。
【０２００】
上記式（５０）におけるＲ２の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が２〜８の整数より選ばれる数である直鎖状または分岐鎖状のアルキル基である。したがって、上記式（５０）における基ＯＲ２としては、好ましくは、メトキシ基、エトキシ基、プロピルオキシ基（各異性体）、ブチルオキシ基（各異性体）、ペンチルオキシ基（各異性体）、ヘキシルオキシ基（各異性体）、ヘプチルオキシ基（各異性体）、オクチルオキシ基（各異性体）、ノニルオキシ基（各異性体）、デシルオキシ基（各異性体）、ドデシルオキシ基（各異性体）等のアルコキシ基であり、さらに好ましくは、エトキシ基、プロピルオキシ基（各異性体）、ブチルオキシ基（各異性体）、ペンチルオキシ基（各異性体）、ヘキシルオキシ基（各異性体）、ヘプチルオキシ基（各異性体）、オクチルオキシ基（各異性体）である。
【０２０１】
上記式（５０）で表されるジアルキルスズジアルコキシドの具体例としては、ジメチル−ジメトキシスズ、ジメチル−ジエトキシスズ、ジメチル−ジプロポキシスズ（各異性体）、ジメチル−ジブトキシスズ（各異性体）、ジメチル−ジペンチルオキシスズ（各異性体）、ジメチル−ジヘキシルオキシスズ（各異性体）、ジメチル−ジヘプチルオキシスズ（各異性体）、ジメチル−ジオクチルオキシスズ（各異性体）、ジブチル−ジメトキシスズ（各異性体）、ジブチル−ジエトキシスズ（各異性体）、ジブチル−ジプロポキシスズ（各異性体）、ジブチル−ジブトキシスズ（各異性体）、ジブチル−ジペンチルオキシスズ（各異性体）、ジブチル−ジヘキシルオキシスズ（各異性体）、ジブチル−ジヘプチルオキシスズ（各異性体）、ジブチル−ジオクチルオキシスズ（各異性体）、ジオクチル−ジメトキシスズ、ジオクチル−ジエトキシスズ、ジオクチル−ジプロポキシスズ（各異性体）、ジオクチル−ジブトキシスズ（各異性体）、ジオクチル−ジペンチルオキシスズ（各異性体）、ジオクチル−ジヘキシルオキシスズ（各異性体）、ジオクチル−ジヘプチルオキシスズ（各異性体）、ジオクチル−ジオクチルオキシスズ（各異性体）等が挙げられる。
【０２０２】
上記式（５１）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるテトラアルキルジスタンオキサン化合物も使用できるが、流動性が悪くなったり、生産性を損なったりする場合がある。工業的生産時の入手の容易さを考慮すれば、ｎ−ブチル基、ｎ−オクチル基がさらに好ましい。
【０２０３】
上記式（５１）におけるＯＸ３およびＯＸ４は、その共役酸であるＨＯＸ３およびＨＯＸ４がブレンステッド酸であって、該共役酸のｐＫａが、０以上６．８以下であれば、特に制限はないが、好ましくは、アシルオキシル基、アリールオキシ基よりなる群から選ばれる少なくとも１種の置換基であって、その共役酸のｐＫａが、０以上６．８以下のものが好ましい。さらに好ましくは、該基を構成する炭素原子の数が、０〜１２の整数より選ばれる数である基であることが好ましい。このような基の具体例としては、アセトキシ基、プロピオニルオキシ基、ブチリルオキシ基、バレリルオキシ基、ラウロイルオキシ基等の、直鎖状もしくは分岐鎖状の飽和アルキル基とカルボニル基と酸素原子から構成されるアシルオキシル基；フェノキシ基、メチルフェノキシ基（各異性体）、エチルフェノキシ基（各異性体）、プロピルフェノキシ基（各異性体）、ブチルフェノキシ基（各異性体）、ペンチルフェノキシ基（各異性体）、ヘキシルフェノキシ基（各異性体）、ジメチルフェノキシ基（各異性体）、メチルエチルフェノキシ基（各異性体）、メチルプロピルフェノキシ基（各異性体）、メチルブチルフェノキシ基（各異性体）、メチルペンチルフェノキシ基（各異性体）、ジエチルフェノキシ基（各異性体）、エチルプロピルフェノキシ基（各異性体）、エチルブチルフェノキシ基（各異性体）、ジプロピルフェノキシ基（各異性体）、トリメチルフェノキシ基（各異性体）、ジメチルエチルフェノキシ基（各異性体）、ジメチルプロピルフェノキシ基（各異性体）、ジメチルブチルフェノキシ基（各異性体）、メチルエチルプロピルフェノキシ基、メチルジメチルフェノキシ基、トリエチルフェノキシ基（各異性体）等のアリールオキシ基；等を挙げることができる。
【０２０４】
上記式（５１）で表される化合物の具体例としては、１，１，３，３−テトラメチル−１，３−ジアセトキシジスタンオキサン、１，１，３，３−テトラメチル−１，３−ジプロピオニルオキシジスタンオキサン（各異性体）、１，１，３，３−テトラメチル−１，３−ジブチリルオキシジスタンオキサン（各異性体）、１，１，３，３−テトラメチル−１，３−ジバレリルオキシジスタンオキサン（各異性体）、１，１，３，３−テトラメチル−１，３−ジラウロリルオキシジスタンオキサン（各異性体）、１，１，３，３−テトラブチル−１，３−ジアセトキシジスタンオキサン（各異性体）、１，１，３，３−テトラブチル−１，３−ジプロピオニルオキシジスタンオキサン（各異性体）、１，１，３，３−テトラブチル−１，３−ジブチリルオキシジスタンオキサン（各異性体）、１，１，３，３−テトラブチル−１，３−ジバレリルオキシジスタンオキサン（各異性体）、１，１，３，３−テトラブチル−１，３−ジラウロリルオキシジスタンオキサン（各異性体）、１，１，３，３−テトラオクチル−１，３−ジアセトキシジスタンオキサン（各異性体）、１，１，３，３−テトラオクチル−１，３−ジプロピオニルオキシジスタンオキサン（各異性体）、１，１，３，３−テトラオクチル−１，３−ジブチリルオキシジスタンオキサン（各異性体）、１，１，３，３−テトラオクチル−１，３−ジバレリルオキシジスタンオキサン（各異性体）、１，１，３，３−テトラオクチル−１，３−ジラウロリルオキシジスタンオキサン（各異性体）等の１，１，３，３−テトラアルキル−１，３−ジアシルオキシジスタンオキサン；１，１，３，３−テトラメチル−１，３−ジフェノキシジスタンオキサン、１，１，３，３−テトラメチル−１，３−ジ（メチルフェノキシ）ジスタンオキサン（各異性体）、１，１，３，３−テトラメチル−１，３−ジ（エチルフェノキシ）ジスタンオキサン（各異性体）、１，１，３，３−テトラメチル−１，３−ジ（プロピルフェノキシ）ジスタンオキサン（各異性体）、１，１，３，３−テトラメチル−１，３−ジ（ブチルフェノキシ）ジスタンオキサン（各異性体）、１，１，３，３−テトラメチル−１，３−ジ（ペンチルフェノキシ）ジスタンオキサン（各異性体）、１，１，３，３−テトラメチル−１，３−ジ（ヘキシルフェノキシ）ジスタンオキサン（各異性体）、１，１，３，３−テトラメチル−１，３−ビス（ジメチルフェノキシ）ジスタンオキサン（各異性体）、１，１，３，３−テトラメチル−１，３−ジ（メチルエチルフェノキシ）ジスタンオキサン（各異性体）、１，１，３，３−テトラメチル−１，３−ジ（メチルプロピルフェノキシ）ジスタンオキサン（各異性体）、１，１，３，３−テトラメチル−１，３−ジ（メチルブチルフェノキシ）ジスタンオキサン（各異性体）、１，１，３，３−テトラメチル−１，３−ジ（メチルペンチルフェノキシ）ジスタンオキサン（各異性体）、１，１，３，３−テトラメチル−１，３−ビス（ジエチルフェノキシ）ジスタンオキサン（各異性体）、１，１，３，３−テトラメチル−１，３−ジ（エチルプロピルフェノキシ）ジスタンオキサン（各異性体）、１，１，３，３−テトラメチル−１，３−ジ（エチルブチルフェノキシ）ジスタンオキサン（各異性体）、１，１，３，３−テトラメチル−１，３−ジ（ジプロピルフェノキシ）ジスタンオキサン（各異性体）、１，１，３，３−テトラメチル−１，３−ジ（トリメチルフェノキシ）ジスタンオキサン（各異性体）、１，１，３，３−テトラメチル−１，３−ビス（ジメチルエチルフェノキシ）ジスタンオキサン（各異性体）、１，１，３，３−テトラメチル−１，３−ビス（ジメチルプロピルフェノキシ）ジスタンオキサン（各異性体）、１，１，３，３−テトラメチル−１，３−ビス（ジメチルブチルフェノキシ）ジスタンオキサン（各異性体）、１，１，３，３−テトラメチル−１，３−ジ（メチルエチルプロピルフェノキシ）ジスタンオキサン（各異性体）、１，１，３，３−テトラメチル−１，３−ジ（エチルジメチルフェノキシ）ジスタンオキサン（各異性体）、１，１，３，３−テトラメチル−１，３−ジ（トリエチルフェノキシ）スズ（各異性体）、１，１，３，３−テトラブチル１，３−ジフェノキシジスタンオキサン（各異性体）、１，１，３，３−テトラブチル１，３−ジ（メチルフェノキシ）ジスタンオキサン（各異性体）、１，１，３，３−テトラブチル１，３−ジ（エチルフェノキシ）ジスタンオキサン（各異性体）、１，１，３，３−テトラブチル１，３−ジ（プロピルフェノキシ）ジスタンオキサン（各異性体）、１，１，３，３−テトラブチル１，３−ジ（ブチルフェノキシ）ジスタンオキサン（各異性体）、１，１，３，３−テトラブチル１，３−ジ（ペンチルフェノキシ）ジスタンオキサン（各異性体）、１，１，３，３−テトラブチル１，３−ジ（ヘキシルフェノキシ）ジスタンオキサン（各異性体）、１，１，３，３−テトラブチル１，３−ビス（ジメチルフェノキシ）ジスタンオキサン（各異性体）、１，１，３，３−テトラブチル１，３−ジ（メチルエチルフェノキシ）ジスタンオキサン（各異性体）、１，１，３，３−テトラブチル１，３−ジ（メチルプロピルフェノキシ）ジスタンオキサン（各異性体）、１，１，３，３−テトラブチル１，３−ジ（メチルブチルフェノキシ）ジスタンオキサン（各異性体）、１，１，３，３−テトラブチル１，３−ジ（メチルペンチルフェノキシ）ジスタンオキサン（各異性体）、１，１，３，３−テトラブチル１，３−ビス（ジエチルフェノキシ）ジスタンオキサン（各異性体）、１，１，３，３−テトラブチル１，３−ジ（エチルプロピルフェノキシ）ジスタンオキサン（各異性体）、１，１，３，３−テトラブチル１，３−ジ（エチルブチルフェノキシ）ジスタンオキサン（各異性体）、１，１，３，３−テトラブチル１，３−ジ（ジプロピルフェノキシ）ジスタンオキサン（各異性体）、１，１，３，３−テトラブチル１，３−ジ（トリメチルフェノキシ）ジスタンオキサン（各異性体）、１，１，３，３−テトラブチル１，３−ビス（ジメチルエチルフェノキシ）ジスタンオキサン（各異性体）、１，１，３，３−テトラブチル１，３−ビス（ジメチルプロピルフェノキシ）ジスタンオキサン（各異性体）、１，１，３，３−テトラブチル１，３−ビス（ジメチルブチルフェノキシ）ジスタンオキサン（各異性体）、１，１，３，３−テトラブチル１，３−ジ（メチルエチルプロピルフェノキシ）ジスタンオキサン（各異性体）、１，１，３，３−テトラブチル１，３−ジ（エチルジメチルフェノキシ）ジスタンオキサン（各異性体）、１，１，３，３−テトラブチル１，３−ジ（トリエチルフェノキシ）スズ（各異性体）、１，１，３，３−テトラオクチル１，３−ジフェノキシジスタンオキサン（各異性体）、１，１，３，３−テトラオクチル１，３−ジ（メチルフェノキシ）ジスタンオキサン（各異性体）、１，１，３，３−テトラオクチル１，３−ジ（エチルフェノキシ）ジスタンオキサン（各異性体）、１，１，３，３−テトラオクチル１，３−ジ（プロピルフェノキシ）ジスタンオキサン（各異性体）、１，１，３，３−テトラオクチル１，３−ジ（ブチルフェノキシ）ジスタンオキサン（各異性体）、１，１，３，３−テトラオクチル１，３−ジ（ペンチルフェノキシ）ジスタンオキサン（各異性体）、１，１，３，３−テトラオクチル１，３−ジ（ヘキシルフェノキシ）ジスタンオキサン（各異性体）、１，１，３，３−テトラオクチル１，３−ビス（ジメチルフェノキシ）ジスタンオキサン（各異性体）、１，１，３，３−テトラオクチル１，３−ジ（メチルエチルフェノキシ）ジスタンオキサン（各異性体）、１，１，３，３−テトラオクチル１，３−ジ（メチルプロピルフェノキシ）ジスタンオキサン（各異性体）、１，１，３，３−テトラオクチル１，３−ジ（メチルブチルフェノキシ）ジスタンオキサン（各異性体）、１，１，３，３−テトラオクチル１，３−ジ（メチルペンチルフェノキシ）ジスタンオキサン（各異性体）、１，１，３，３−テトラオクチル１，３−ビス（ジエチルフェノキシ）ジスタンオキサン（各異性体）、１，１，３，３−テトラオクチル１，３−ジ（エチルプロピルフェノキシ）ジスタンオキサン（各異性体）、１，１，３，３−テトラオクチル１，３−ジ（エチルブチルフェノキシ）ジスタンオキサン（各異性体）、１，１，３，３−テトラオクチル１，３−ジ（ジプロピルフェノキシ）ジスタンオキサン（各異性体）、１，１，３，３−テトラオクチル１，３−ジ（トリメチルフェノキシ）ジスタンオキサン（各異性体）、１，１，３，３−テトラオクチル１，３−ビス（ジメチルエチルフェノキシ）ジスタンオキサン（各異性体）、１，１，３，３−テトラオクチル１，３−ビス（ジメチルプロピルフェノキシ）ジスタンオキサン（各異性体）、１，１，３，３−テトラオクチル１，３−ビス（ジメチルブチルフェノキシ）ジスタンオキサン（各異性体）、１，１，３，３−テトラオクチル１，３−ジ（メチルエチルプロピルフェノキシ）ジスタンオキサン（各異性体）、１，１，３，３−テトラオクチル１，３−ジ（エチルジメチルフェノキシ）ジスタンオキサン（各異性体）、１，１，３，３−テトラオクチル１，３−ジ（トリエチルフェノキシ）スズ（各異性体）等の１，１，３，３−テトラアルキル−１，３−ジアリールオキシジスタンオキサンを挙げることができる。
【０２０５】
一般に、有機スズ化合物は会合構造をとりやすく、例えばジアルキルスズジアルコキシドはダイマー構造を形成したり、テトラアルキルジアルコキシジスタンオキサンは、２分子または３分子が会合したラダー構造を形成して存在する場合もあることが知られている。このような会合状態が変化する場合であっても、単量体構造で化合物を表すことは、当業者にとっては一般的である。
【０２０６】
上記式（５２）で表されるジアルキルスズ化合物および上記式（５３）で表されるテトラアルキルジスタンオキサン化合物については、後で説明する。
【０２０７】
次に、各工程について説明する。
工程（Ｉ）は、上記式（５０）で表されるジアルキルスズジアルコキシドと二酸化炭素とを反応させて、炭酸エステルと上記式（５１）で表されるテトラアルキルジアルコキシジスタンオキサンおよび／またはテトラアルキルジアルコキシジスタンオキサンと二酸化炭素との結合体を含む反応液を得る工程である。
該工程（Ｉ）は、上述の工程（ａ）と類似していて、同様の方法で実施することができる。
工程（Ｉ）で使用されるジアルキルスズジアルコキシドは、上記で説明した方法によって製造することができ、本工程において使用するジアルキルスズジアルコキシドについても、ジアルキル酸化スズとアルコールとの反応によって製造されるジアルキルスズジアルコキシドが好適である。その製造方法を以下に示す。
【０２０８】
アルコールとしては、メタノール、エタノール、プロパノール（各異性体）、ブタノール（各異性体）、ペンタノール（各異性体）、ヘキサノール（各異性体）、ヘプタノール（各異性体）、オクタノール（各異性体）、ノナノール（各異性体）、デカノール（各異性体）等のアルコールであって、該アルコールを構成する炭素原子の数が１〜１２の整数から選ばれる数であるアルコールが好ましく使用される。さらに好ましくは、エタノール、プロパノール（各異性体）、ブタノール（各異性体）、ペンタノール（各異性体）、ヘキサノール（各異性体）、ヘプタノール（各異性体）、オクタノール（各異性体）等の、該アルコールを構成する炭素原子の数が２〜８の整数から選ばれる数であるアルコールである。
【０２０９】
ジアルキルスズジアルコキシドの製造で使用するジアルキル酸化スズは、下記式（５４）で示したジアルキル酸化スズを用いる。
【０２１０】
【化４７】
2010016297.tif 000046
（式中：
Ｒ１は、各々独立して、直鎖状または分岐状の炭素数１〜１２のアルキル基を表す。）
【０２１１】
上記式（５４）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ウンデシル（各異性体）、ドデシル（各異性体）等の炭素数１〜１２の脂肪族炭化水素基であるアルキル基が挙げられる。より好ましくは炭素数１〜８の直鎖状または分岐鎖状の飽和アルキル基であり、さらに好ましくは、ｎ−ブチル基、ｎ−オクチル基である。
【０２１２】
アルコールとジアルキル酸化スズとを脱水反応させ、生成する水を系外に除去しながらテトラアルキルジアルコキシジスタンオキサンおよび／またはジアルキルスズジアルコキシドを得る。該反応が実施される温度は、例えば、８０〜１８０℃の範囲で、生成する水を系外に蒸留除去するために、反応圧力にもよるが、１００℃〜１８０℃が好ましく、反応速度を高めるためには反応温度は高温が好ましいが、一方で、高温では分解等の好ましくない反応も起こる場合もあり、収率が低下することもあるので、更に好ましくは１００℃〜１６０℃の範囲である。反応の圧力は、生成する水が系外に除去できる圧力であり、反応温度にもよるが、２０〜１×１０６Ｐａで行われる。脱水反応の反応時間に、特に制限はなく通常０．００１〜５０時間、好ましくは０．０１〜１０時間、より好ましくは０．１〜２時間である。ジアルキルスズジアルコキシドを所望量含有する組成物が得られれば反応を終了してよい。反応の進行は、系外へ抜き出される水の量を測定することによっても求められるし、反応液をサンプリングして、１１９Ｓｎ−ＮＭＲによる方法でも求めることができる。
【０２１３】
ジアルキルスズジアルコキシドを含有する組成物は、主に、ジアルキルスズジアルコキシドとテトラアルキルジアルコキシジスタンオキサンを含有するが、該組成物に含有されるテトラアルキルジアルコキシジスタンオキサンとジアルキルスズジアルコキシドのモル比率が、両者を併せたモル％で表して、０：１００〜８０：２０の範囲である組成物、より好ましくは、１０：９０〜７０：３０の範囲となった組成物を得たことを確認して反応を終了する。使用したアルコールはそのまま共存した状態で使用してもよいし、場合によってはアルコールを蒸留除去して使用してもよい。他の工程の反応器を小さくできる利点があるので、できるだけアルコールを除去しておくことが好ましい。除去する方法は、公知の蒸留による除去が好ましく、また蒸留に使用する蒸留器は公知の蒸留設備が使用できる。好ましい蒸留装置としては、短時間で除去できることから薄膜蒸留装置が好ましく使用できる。脱水反応の反応器の形式に特に制限はなく、公知の槽状、塔状の反応器が使用できる。水を含む低沸点反応混合物はガス状で蒸留によって反応器から抜き出し、製造されるジアルキルスズジアルコキシドを含む高沸点反応混合物を反応器下部から液状で抜き出せればよい。このような反応器として、たとえば攪拌槽、多段攪拌槽、蒸留塔、多段蒸留塔、多管式反応器、連続多段蒸留塔、充填塔、薄膜蒸発器、内部に支持体を備えた反応器、強制循環反応器、落膜蒸発器、落滴蒸発器、細流相反応器、気泡塔のいずれかを含む反応器を用いる方式、およびこれらを組み合わせた方式等、公知の種々の方法が用いられる。平衡を生成系側に効率的にずらすという点では、塔状の反応器を用いる方法が好ましく、また形成される水を気相にすみやかに移動させられる気−液接触面積の大きな構造が好ましい。多管式反応器、多段蒸留塔、充填剤を充填した充填塔を用いた連続法も使用できるが、本工程で使用するジアルキル酸化スズが通常固体状であるため、まず、槽状反応器で実施し、次いで塔型反応器でジアルキルスズジアルコキシドの含有量をあげる方法が最も好ましい。反応器およびラインの材質は、悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０２１４】
工程（Ｉ）では、ジアルキルスズジアルコキシドにガス状の二酸化炭素を吸収させ、化学反応させてジアルキルスズジアルコキシドと二酸化炭素との結合体を含む混合物を得る。
該化学反応させる際には、該ジアルキルスズジアルコキシドを液状、もしくは溶媒等によって液状として反応させる。液状とするには、加熱によって液状とする方法が好ましく使用でき、また、溶媒等によって液状としてもよい。反応させる圧力は、反応させる温度にもよるが、常圧〜１ＭＰａの範囲が好ましく、常圧〜０．６ＭＰａの範囲が更に好ましい。該反応させる温度は、反応させる圧力にもよるが、−４０℃〜８０℃の範囲が好ましく、移送の際の流動性を考慮すると、０℃〜８０℃が更に好ましく、最も好ましい範囲は常温（例えば、２０℃）〜８０℃である。反応時間は数秒〜１００時間の範囲で実施してよく、生産性等を考慮すれば、数分〜１０時間が好ましい。反応器は公知の槽型反応器、塔型反応器が使用できる。また複数の反応器を組み合わせて使用してもよい。反応は二酸化炭素ガス（気体）とジアルキルスズジアルコキシドを含有する組成物（液体）の反応であるため、効率よく反応させるためには、気液界面を大きくしてガスと液の接触面積を大きくすることが好ましい。このような気液界面を大きくして反応させる方法は公知の知見が利用でき、例えば、槽型反応器では、攪拌速度を上げたり、液中に気泡を発生させるような方法が好ましく、塔型反応器では、充填塔を利用したり、棚段塔を利用する方法が好ましい。このような塔型反応器の例としては、例えば泡鍾トレイ、多孔板トレイ、バルブトレイ、向流トレイ等のトレイを使用した棚段塔方式のものや、ラシヒリング、レッシングリング、ポールリング、ベルルサドル、インタロックスサドル、ディクソンパッキング、マクマホンパッキング、ヘリパック、スルザーパッキング、メラパック等の各種充填物を充填した充填塔方式のものなどが利用できる。反応器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。反応は通常発熱反応であるから、冷却してもよいし、または反応器の放熱によって冷却してもよい。あるいは炭酸エステル化反応を併発させる目的であれば加熱してもよい。反応器の冷却、加熱はジャケットによる方法、内部コイルによる方法など公知の方法が使用できる。反応器に供給する二酸化炭素ガスとジアルキルスズジアルコキシドを含有する組成物はそれぞれ別々に反応器に供給してもよいし、反応器に供給する前に混合しておいてもよい。反応器の複数箇所から供給してもかまわない。反応終了は、例えば、１１９Ｓｎ−ＮＭＲ分析によって決定することができる。
【０２１５】
次に、上記で得られたジアルキルスズジアルコキシドと二酸化炭素との結合体から、以下の方法により、炭酸エステルを含む反応液を得る。
反応条件は、１１０℃〜２００℃の範囲、反応速度を高めるためには反応温度は高温が好ましいが、一方で、高温では分解等の好ましくない反応も起こる場合もあり、収率が低下することもあるので、好ましくは１２０℃〜１８０℃の範囲であり、０．１時間〜１０時間の範囲、反応圧力は、１．５ＭＰａ〜２０ＭＰａ、好ましくは２．０ＭＰａ〜１０ＭＰａの範囲である。反応は所望の炭酸エステルが反応器中に生成してから終了すればよい。反応の進行は、反応器内の反応液をサンプリングし、１Ｈ−ＮＭＲやガスクロマトグラフィーなどの方法で生成した炭酸エステルを分析する方法などで確認できる。例えば、ジアルキルスズジアルコキシドおよび／またはジアルキルスズジアルコキシドと二酸化炭素との結合体のモル数に対して１０％以上生成したら反応を終了してもよく、炭酸エステルの収量を多くしたい場合、該値を９０％以上になるまで反応を続けてから終了する。反応器は公知の反応器が使用でき、塔型反応器、槽型反応器共に好ましく使用できる。反応器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０２１６】
次の工程（ＩＩ）を説明する。本工程（ＩＩ）は、上で説明した工程（ｂ）と類似の工程であり、同様の方法により実施される。
工程（ＩＩ）は、工程（Ｉ）で得られた、炭酸エステルを含む反応液から、炭酸エステルを分離し、テトラアルキルジアルコキシジスタンオキサンおよび／またはテトラアルキルジアルコキシジスタンオキサンと二酸化炭素との結合体を含む残留液を得る工程である。分離方法は公知の方法や装置が好適に利用できる。好ましい方法は蒸留による方法である。
工程（ａ）から移送された反応液をバッチあるいはセミバッチ、または連続的に蒸留して炭酸エステルと残留液を得る。好ましい蒸留方法は、該反応液を蒸留器に供給し、炭酸エステルを気相成分として蒸留器上部から系外へ分離し、残留液を液状成分として蒸留器の底部から抜き出す方法である。本工程の温度は該炭酸エステルの沸点や圧力にもよるが、常温（例えば、２０℃）〜２００℃の範囲でよく、高温では残留液中のスズ化合物の変性がおこる場合や、炭酸エステルが逆反応によって減少してしまう場合もあるので常温（例えば、２０℃）〜１５０℃の範囲が好ましい。圧力は、炭酸エステルの種類や、実施する温度にもよるが、通常、常圧〜減圧条件でおこない、生産性を考慮すれば、１００Ｐａ〜８０ＫＰａの範囲がさらに好ましく、１００Ｐａ〜５０ＫＰａが最も好ましい範囲である。時間は、０．０１時間〜１０時間の範囲で実施でき、高温で長時間実施すると、該反応液に含まれるスズ化合物が変性する場合や、炭酸エステルが逆反応によって減少する場合もあるため、０．０１時間〜０．５時間の範囲が好ましく、０．０１時間〜０．３時間の範囲が最も好ましい。蒸留器は公知の蒸留器が使用でき、塔型蒸留器、槽型蒸留器も好ましく使用することができるし、複数組み合わせて使用しても構わない。更に好ましい蒸留器は薄膜蒸発器、薄膜蒸留器であり、蒸留塔を備えた薄膜蒸発器、薄膜蒸留器が最も好ましい。蒸留器およびラインの材質は悪影響を及ぼさなければ、公知のどのようなものであってもよいが、ＳＵＳ３０４やＳＵＳ３１６，ＳＵＳ３１６Ｌなどが安価でもあり、好ましく使用できる。必要に応じて、流量計、温度計などの計装機器、リボイラー、ポンプ、コンデンサーなどの公知のプロセス装置を付加してよく、加熱はスチーム、ヒーターなどの公知の方法でよく、冷却も自然冷却、冷却水、ブライン等公知の方法が使用できる。
【０２１７】
次の工程（ＩＩＩ）は、上で示した工程（Ｃ）と類似の工程であり、同様の方法を実施することができる。
該工程（ＩＩＩ）において、一般式ＨＯＸで表される酸としては、このような酸としては、有機酸が好ましく使用される。有機酸としては、カルボン酸、スルホン酸、フェノール等を例示することができるが、好ましくはカルボン酸が使用される。カルボン酸としては、例えば、ギ酸、酢酸、プロピオン酸、ｎ−酪酸、イソ酪酸、吉草酸、イソ吉草酸、２−メチルブタン酸、ピバリン酸、ヘキサン酸、イソカプロン酸、２−エチルブタン酸、２，２−ジメチルブタン酸、ヘプタン酸（各異性体）、オクタン酸（各異性体）、ノナン酸（各異性体）、デカン酸（各異性体）、ウンデカン酸（各異性体）、ドデカン酸（各異性体）、テトラデカン酸（各異性体）、ヘキサデカン酸（各異性体）、アクリル酸、クロトン酸、イソクロトン酸、ビニル酢酸、メタクリル酸、アンゲリカ酸、チグリン酸、アリル酢酸、ウンデセン酸（各異性体）等の飽和もしくは不飽和脂肪族モノカルボン酸化合物；シュウ酸、マロン酸、コハク酸、グルタル酸、アジピン酸、ヘプタン二酸（各異性体）、オクタン二酸（各異性体）、ノナン二酸（各異性体）、デカン二酸（各異性体）、マレイン酸、フマル酸、メチルマレイン酸、メチルフマル酸、ペンテン二酸（各異性体）、イタコン酸、アリルマロン酸等の飽和もしくは不飽和脂肪族ジカルボン酸；１，２，３−プロパントリカルボン酸、１，２，３−プロペントリカルボン酸、２，３−ジメチルブタン−１，２，３−トリカルボン酸等の飽和もしくは不飽和脂肪族トリカルボン酸化合物；安息香酸、メチル安息香酸（各異性体）、エチル安息香酸（各異性体）、プロピル安息香酸（各異性体）、ジメチル安息香酸（各異性体）、トリメチル安息香酸（各異性体）等の芳香族者カルボン酸化合物；フタル酸、イソフタル酸、テレフタル酸、メチルイソフタル酸（各異性体）等の芳香族ジカルボン酸化合物；ヘミメリト酸、トリメリト酸、トリメシン酸等の芳香族トリカルボン酸化合物等を挙げることができる。これらのカルボン酸の中でも、飽和モノカルボン酸が好ましく使用される。より好ましくは、標準沸点が３００℃以下の飽和モノカルボン酸、さらに好ましくは標準沸点が２５０℃以下の飽和ものカルボン酸が使用される。標準沸点とは、化学大辞典（共立出版株式会社、２００３年１０月１日発行）に記載されているように、１気圧における沸点を指す。具体的には、酢酸、プロピオン酸、ｎ−酪酸、イソ酪酸、吉草酸、イソ吉草酸、２−メチルブタン酸、ピバリン酸、ヘキサン酸が好ましく使用される。
【０２１８】
また、工程（ＩＩＩ）において、一般式ＸＯＸで表される酸無水物としては、無水酢酸、無水プロピオン酸、無水酪酸、無水イソ酪酸、無水吉草酸、無水イソ吉草酸、無水コハク酸、無水マレイン酸、無水プロピオン酸、無水グルタル酸等の脂肪族無水物；無水安息香酸、無水フタル酸、無水ピロメリト酸等の芳香族酸無水物を挙げることができる。これらの中でも、好ましくは標準沸点が３００℃以下の酸無水物が使用され、反応後、過剰の酸無水物の除去を容易にするため、さらに好ましくは標準沸点が２００℃以下の酸無水物が使用される。さらに、副生するカルボン酸エステル等を系外へ除去することが容易であり、工業的に容易に入手できるという点から、無水マレイン酸、無水酢酸が好ましい。
これらの酸および酸無水物は単独でも複数種を混合しても用いることができるが、酸を使用する場合、例えば、テトラアルキルジアルコキシジスタンオキサン化合物と酸を反応させた場合、水が生成する場合が多い。該水を除去するために、蒸留分離や膜分離をおこなったり、脱水剤を使用してもよい。また、脱水剤として酸無水物を組み合わせて使用するのも好ましい。さらに、酸無水物のみを使用する場合は、例えば、テトラアルキルジアルコキシジスタンオキサン化合物と無水酢酸との反応において水が生成しない場合が多いことから、酸無水物のみを使用する方法も好ましい。
【０２１９】
酸および／または酸無水物の使用量は、工程（ＩＩＩ）における反応速度や最終的なジアルキルスズ化合物の収率を勘案して、工程（ＩＩ）で得た残留物に含有されるスズ原子に対して化学量論比で０．１〜５０倍の範囲を使用することが好ましく、反応器の大きさや、反応速度を考慮すれば０．５〜２０倍の範囲を使用することがさらに好ましい。化学量論比で０．１より少ない場合反応が進行しにくい場合があり、逆に化学量論比で５０倍より多く使用しても当該工程における反応速度や最終的なジアルキルスズ化合物の収率に影響を与えない場合が多い。
【０２２０】
工程（ＩＩＩ）の反応は、好ましくは−２０℃以上３００℃以下の反応温度で実施し、より好ましくは−１０℃以上２５０℃以下の反応温度で実施し、反応速度を高めるためには反応温度は高温が好ましいが、一方で、高温では分解等の好ましくない反応も起こる場合もあり、収率が低下することもあるので、さらに好ましくは０℃以上２３０℃以下の反応温度で実施する。また、工程（ＩＩＩ）の反応は、アルゴン、ネオン、窒素などの不活性ガス雰囲気下で行われることが好ましい。
【０２２１】
工程（ＩＩＩ）では溶媒を用いる必要はないが、流動性を向上させる、あるいは反応操作を容易にする、あるいは反応において生成する場合に該水を効率よく系外に除去する目的で溶媒を用いることができる。このような溶媒として、例えば、炭素数５〜１６の直鎖状、分岐状、環状の炭化水素；炭素数４〜１６の直鎖状、分岐状、環状の炭化水素からなるエーテル類；炭素数１〜１６の直鎖状、分岐状、環状のハロゲン化炭化水素類などが挙げられる。具体的には、ペンタン（各異性体）、ヘキサン（各異性体）、ヘプタン（各異性体）、オクタン（各異性体）、ノナン（各異性体）、デカン（各異性体）、ヘキサデカン（各異性体）、シクロヘキサン、シクロヘプタン、シクロオクタン、ベンゼン、トルエン、キシレン（各異性体）、エチルベンゼンなどから選ばれる鎖状、環状の炭化水素；ジエチルエーテル、ジプロピルエーテル（各異性体）、ジブチルエーテル（各異性体）、ジヘキシルエーテル（各異性体）、ジオクチルエーテル（各異性体）、ジフェニルエーテルなどから選ばれるエーテル類；塩化メチレン、クロロホルム、四塩化炭素、クロロベンゼン、テトラクロロエタン、ジクロロベンゼン（異性体）などから選ばれるハロゲン化炭化水素類を用いることができる。これらの溶媒は単独でも２種類以上の混合物として使用することもできる。
【０２２２】
当該工程（ＩＩＩ）で製造されるアルキルスズ化合物は、下記式（５２）で表されるジアルキルスズ化合物、下記式（５３）で表されるテトラアルキルジスタンオキサン化合物の群から選ばれる少なくとも１つのアルキルスズ化合物である。
【０２２３】
【化４８】
2010016297.tif 000047
（式中：
Ｒ１は、各々独立して、直鎖状または分岐鎖状の炭素数１〜１２のアルキル基を表し；
Ｏは酸素原子を表し；
ＯＸ１およびＯＸ２は、ＯＸ１およびＯＸ２の共役酸であるＨＯＸ１およびＨＯＸ２が、ｐＫａが０以上６．８以下のブレンステッド酸であるＯＸ１およびＯＸ２であり；
ａおよびｂは、各々０〜２の整数であり、ａ＋ｂ＝２である）
【０２２４】
【化４９】
2010016297.tif 000048
（式中：
Ｒ１は、各々独立して、直鎖状または分岐鎖状の炭素数１〜１２のアルキル基を表し；
Ｏは酸素原子を表し；
ＯＸ３およびＯＸ４は、ＯＸ３およびＯＸ４の共役酸であるＨＯＸ３およびＨＯＸ４が、ｐＫａが０以上６．８以下のブレンステッド酸であるＯＸ３およびＯＸ４である。）
【０２２５】
上記式（５２）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるジアルキルスズ化合物も使用できるが、流動性が悪くなったり、生産性を損なったりする場合がある。工業的生産時の入手の容易さを考慮すれば、ｎ−ブチル基、ｎ−オクチル基がさらに好ましい。
【０２２６】
上記式（５２）におけるＯＸ１およびＯＸ２は、その共役酸であるＨＯＸ１およびＨＯＸ２がブレンステッド酸であって、該共役酸のｐＫａが、０以上６．８以下であれば、特に制限はないが、好ましくは、アシルオキシル基、アリールオキシ基よりなる群から選ばれる少なくとも１種の置換基であって、その共役酸のｐＫａが、０以上６．８以下のものが好ましい。さらに好ましくは、該基を構成する炭素原子の数が、０〜１２の整数より選ばれる数である基であることが好ましい。このような基の具体例としては、アセトキシ基、プロピオニルオキシ基、ブチリルオキシ基、バレリルオキシ基、ラウロイルオキシ基等の、直鎖状もしくは分岐鎖状の飽和アルキル基とカルボニル基と酸素原子から構成されるアシルオキシル基；フェノキシ基、メチルフェノキシ基（各異性体）、エチルフェノキシ基（各異性体）、プロピルフェノキシ基（各異性体）、ブチルフェノキシ基（各異性体）、ペンチルフェノキシ基（各異性体）、ヘキシルフェノキシ基（各異性体）、ジメチルフェノキシ基（各異性体）、メチルエチルフェノキシ基（各異性体）、メチルプロピルフェノキシ基（各異性体）、メチルブチルフェノキシ基（各異性体）、メチルペンチルフェノキシ基（各異性体）、ジエチルフェノキシ基（各異性体）、エチルプロピルフェノキシ基（各異性体）、エチルブチルフェノキシ基（各異性体）、ジプロピルフェノキシ基（各異性体）、トリメチルフェノキシ基（各異性体）、ジメチルエチルフェノキシ基（各異性体）、ジメチルプロピルフェノキシ基（各異性体）、ジメチルブチルフェノキシ基（各異性体）、メチルエチルプロピルフェノキシ基、メチルジメチルフェノキシ基、トリエチルフェノキシ基（各異性体）等のアリールオキシ基；等を挙げることができる。
【０２２７】
上記式（５２）で表されるジアルキルスズ化合物の具体例としては、ジメチル−ジアセトキシスズ、ジメチル−ジプロピオニルオキシスズ（各異性体）、ジメチル−ジブチリルオキシスズ（各異性体）、ジメチル−バレリルオキシスズ（各異性体）、ジメチル−ジラウロリルオキシスズ（各異性体）、ジブチル−ジアセトキシスズ（各異性体）、ジブチル−ジプロピオニルオキシスズ（各異性体）、ジブチル−ジブチリルオキシスズ（各異性体）、ジブチル−ジバレリルオキシスズ（各異性体）、ジブチル−ジラウロリルオキシスズ（各異性体）、ジオクチル−ジアセトキシスズ（各異性体）、ジオクチル−ジプロピオニルオキシスズ（各異性体）、ジオクチル−ジブチリルオキシスズ（各異性体）、ジオクチル−バレリルオキシスズ（各異性体）、ジオクチル−ジラウロリルオキシスズ（各異性体）等のジアルキル−ジアシルオキシスズ；ジメチル−ジフェノキシスズ、ジメチル−ジ（メチルフェノキシ）スズ（各異性体）、ジメチル−ジ（エチルフェノキシ）スズ（各異性体）、ジメチル−ジ（プロピルフェノキシ）スズ（各異性体）、ジメチル−ジ（ブチルフェノキシ）スズ（各異性体）、ジメチル−ジ（ペンチルフェノキシ）スズ（各異性体）、ジメチル−ジ（ヘキシルフェノキシ）スズ（各異性体）、ジメチル−ビス（ジメチルフェノキシ）スズ（各異性体）、ジメチル−ジ（メチルエチルフェノキシ）スズ（各異性体）、ジメチル−ジ（メチルプロピルフェノキシ）スズ（各異性体）、ジメチル−ジ（メチルブチルフェノキシ）スズ（各異性体）、ジメチル−ジ（メチルペンチルフェノキシ）スズ（各異性体）、ジメチル−ビス（ジエチルフェノキシ）スズ（各異性体）、ジメチル−ジ（エチルプロピルフェノキシ）スズ（各異性体）、ジメチル−ジ（エチルブチルフェノキシ）スズ（各異性体）、ジメチル−ジ（ジプロピルフェノキシ）スズ（各異性体）、ジメチル−ジ（トリメチルフェノキシ）スズ（各異性体）、ジメチル−ビス（ジメチルエチルフェノキシ）スズ（各異性体）、ジメチル−ビス（ジメチルプロピルフェノキシ）スズ（各異性体）、ジメチル−ビス（ジメチルブチルフェノキシ）スズ（各異性体）、ジメチル−ジ（メチルエチルプロピルフェノキシ）スズ（各異性体）、ジメチル−ジ（エチルジメチルフェノキシ）スズ（各異性体）、ジメチル−ジ（トリエチルフェノキシ）スズ（各異性体）、ジブチル−ジフェノキシスズ（各異性体）、ジブチル−ジ（メチルフェノキシ）スズ（各異性体）、ジブチル−ジ（エチルフェノキシ）スズ（各異性体）、ジブチル−ジ（プロピルフェノキシ）スズ（各異性体）、ジブチル−ジ（ブチルフェノキシ）スズ（各異性体）、ジブチル−ジ（ペンチルフェノキシ）スズ（各異性体）、ジブチル−ジ（ヘキシルフェノキシ）スズ（各異性体）、ジブチル−ビス（ジメチルフェノキシ）スズ（各異性体）、ジブチル−ジ（メチルエチルフェノキシ）スズ（各異性体）、ジブチル−ジ（メチルプロピルフェノキシ）スズ（各異性体）、ジブチル−ジ（メチルブチルフェノキシ）スズ（各異性体）、ジブチル−ジ（メチルペンチルフェノキシ）スズ（各異性体）、ジブチル−ビス（ジエチルフェノキシ）スズ（各異性体）、ジブチル−ジ（エチルプロピルフェノキシ）スズ（各異性体）、ジブチル−ジ（エチルブチルフェノキシ）スズ（各異性体）、ジブチル−ジ（ジプロピルフェノキシ）スズ（各異性体）、ジブチル−ジ（トリメチルフェノキシ）スズ（各異性体）、ジブチル−ビス（ジメチルエチルフェノキシ）スズ（各異性体）、ジブチル−ビス（ジメチルプロピルフェノキシ）スズ（各異性体）、ジブチル−ビス（ジメチルブチルフェノキシ）スズ（各異性体）、ジブチル−ジ（メチルエチルプロピルフェノキシ）スズ（各異性体）、ジブチル−ジ（エチルジメチルフェノキシ）スズ（各異性体）、ジブチル−ジ（トリエチルフェノキシ）スズ（各異性体）、ジオクチル−ジフェノキシスズ（各異性体）、ジオクチル−ジ（メチルフェノキシ）スズ（各異性体）、ジオクチル−ジ（エチルフェノキシ）スズ（各異性体）、ジオクチル−ジ（プロピルフェノキシ）スズ（各異性体）、ジオクチル−ジ（ブチルフェノキシ）スズ（各異性体）、ジオクチル−ジ（ペンチルフェノキシ）スズ（各異性体）、ジオクチル−ジ（ヘキシルフェノキシ）スズ（各異性体）、ジオクチル−ビス（ジメチルフェノキシ）スズ（各異性体）、ジオクチル−ジ（メチルエチルフェノキシ）スズ（各異性体）、ジオクチル−ジ（メチルプロピルフェノキシ）スズ（各異性体）、ジオクチル−ジ（メチルブチルフェノキシ）スズ（各異性体）、ジオクチル−ジ（メチルペンチルフェノキシ）スズ（各異性体）、ジオクチル−ビス（ジエチルフェノキシ）スズ（各異性体）、ジオクチル−ジ（エチルプロピルフェノキシ）スズ（各異性体）、ジオクチル−ジ（エチルブチルフェノキシ）スズ（各異性体）、ジオクチル−ジ（ジプロピルフェノキシ）スズ（各異性体）、ジオクチル−ジ（トリメチルフェノキシ）スズ（各異性体）、ジオクチル−ビス（ジメチルエチルフェノキシ）スズ（各異性体）、ジオクチル−ビス（ジメチルプロピルフェノキシ）スズ（各異性体）、ジオクチル−ビス（ジメチルブチルフェノキシ）スズ（各異性体）、ジオクチル−ジ（メチルエチルプロピルフェノキシ）スズ（各異性体）、ジオクチル−ジ（エチルジメチルフェノキシ）スズ（各異性体）、ジオクチル−ジ（トリエチルフェノキシ）スズ（各異性体）等のアルキル−ジアリールオキシスズ等を挙げることができる。
【０２２８】
上記式（５３）におけるＲ１の例としては、メチル、エチル、プロピル（各異性体）、ブチル（各異性体）、ペンチル（各異性体）、ヘキシル（各異性体）、ヘプチル（各異性体）、オクチル（各異性体）、ノニル（各異性体）、デシル（各異性体）、ドデシル（各異性体）等の、該基を構成する炭素原子の数が１〜１２の整数より選ばれる数である脂肪族炭化水素基であるアルキル基が挙げられる。好ましくは、該基を構成する炭素原子の数が１〜８の整数より選ばれる数である直鎖状または分岐鎖状のアルキル基である。該基を構成する炭素原子の数が以上に示した範囲以外のアルキル基であるテトラアルキルジスタンオキサン化合物も使用できるが、流動性が悪くなったり、生産性を損なったりする場合がある。工業的生産時の入手の容易さを考慮すれば、ｎ−ブチル基、ｎ−オクチル基がさらに好ましい。
【０２２９】
上記式（５３）におけるＯＸ３およびＯＸ４は、その共役酸であるＨＯＸ３およびＨＯＸ４がブレンステッド酸であって、該共役酸のｐＫａが、０以上６．８以下であれば、特に制限はないが、好ましくは、アシルオキシル基、アリールオキシ基よりなる群から選ばれる少なくとも１種の置換基であって、その共役酸のｐＫａが、０以上６．８以下のものが好ましい。さらに好ましくは、該基を構成する炭素原子の数が、０〜１２の整数より選ばれる数である基であることが好ましい。このような基の具体例としては、アセトキシ基、プロピオニルオキシ基、ブチリルオキシ基、バレリルオキシ基、ラウロイルオキシ基等の、直鎖状もしくは分岐鎖状の飽和アルキル基とカルボニル基と酸素原子から構成されるアシルオキシル基；フェノキシ基、メチルフェノキシ基（各異性体）、エチルフェノキシ基（各異性体）、プロピルフェノキシ基（各異性体）、ブチルフェノキシ基（各異性体）、ペンチルフェノキシ基（各異性体）、ヘキシルフェノキシ基（各異性体）、ジメチルフェノキシ基（各異性体）、メチルエチルフェノキシ基（各異性体）、メチルプロピルフェノキシ基（各異性体）、メチルブチルフェノキシ基（各異性体）、メチルペンチルフェノキシ基（各異性体）、ジエチルフェノキシ基（各異性体）、エチルプロピルフェノキシ基（各異性体）、エチルブチルフェノキシ基（各異性体）、ジプロピルフェノキシ基（各異性体）、トリメチルフェノキシ基（各異性体）、ジメチルエチルフェノキシ基（各異性体）、ジメチルプロピルフェノキシ基（各異性体）、ジメチルブチルフェノキシ基（各異性体）、メチルエチルプロピルフェノキシ基、メチルジメチルフェノキシ基、トリエチルフェノキシ基（各異性体）等のアリールオキシ基；等を挙げることができる。
【０２３０】
上記式（５３）で表される化合物の具体例としては、１，１，３，３−テトラメチル−１，３−ジアセトキシジスタンオキサン、１，１，３，３−テトラメチル−１，３−ジプロピオニルオキシジスタンオキサン（各異性体）、１，１，３，３−テトラメチル−１，３−ジブチリルオキシジスタンオキサン（各異性体）、１，１，３，３−テトラメチル−１，３−ジバレリルオキシジスタンオキサン（各異性体）、１，１，３，３−テトラメチル−１，３−ジラウロリルオキシジスタンオキサン（各異性体）、１，１，３，３−テトラブチル−１，３−ジアセトキシジスタンオキサン（各異性体）、１，１，３，３−テトラブチル−１，３−ジプロピオニルオキシジスタンオキサン（各異性体）、１，１，３，３−テトラブチル−１，３−ジブチリルオキシジスタンオキサン（各異性体）、１，１，３，３−テトラブチル−１，３−ジバレリルオキシジスタンオキサン（各異性体）、１，１，３，３−テトラブチル−１，３−ジラウロリルオキシジスタンオキサン（各異性体）、１，１，３，３−テトラオクチル−１，３−ジアセトキシジスタンオキサン（各異性体）、１，１，３，３−テトラオクチル−１，３−ジプロピオニルオキシジスタンオキサン（各異性体）、１，１，３，３−テトラオクチル−１，３−ジブチリルオキシジスタンオキサン（各異性体）、１，１，３，３−テトラオクチル−１，３−ジバレリルオキシジスタンオキサン（各異性体）、１，１，３，３−テトラオクチル−１，３−ジラウロリルオキシジスタンオキサン（各異性体）等の１，１，３，３−テトラアルキル−１，３−ジアシルオキシジスタンオキサン；１，１，３，３−テトラメチル−１，３−ジフェノキシジスタンオキサン、１，１，３，３−テトラメチル−１，３−ジ（メチルフェノキシ）ジスタンオキサン（各異性体）、１，１，３，３−テトラメチル−１，３−ジ（エチルフェノキシ）ジスタンオキサン（各異性体）、１，１，３，３−テトラメチル−１，３−ジ（プロピルフェノキシ）ジスタンオキサン（各異性体）、１，１，３，３−テトラメチル−１，３−ジ（ブチルフェノキシ）ジスタンオキサン（各異性体）、１，１，３，３−テトラメチル−１，３−ジ（ペンチルフェノキシ）ジスタンオキサン（各異性体）、１，１，３，３−テトラメチル−１，３−ジ（ヘキシルフェノキシ）ジスタンオキサン（各異性体）、１，１，３，３−テトラメチル−１，３−ビス（ジメチルフェノキシ）ジスタンオキサン（各異性体）、１，１，３，３−テトラメチル−１，３−ジ（メチルエチルフェノキシ）ジスタンオキサン（各異性体）、１，１，３，３−テトラメチル−１，３−ジ（メチルプロピルフェノキシ）ジスタンオキサン（各異性体）、１，１，３，３−テトラメチル−１，３−ジ（メチルブチルフェノキシ）ジスタンオキサン（各異性体）、１，１，３，３−テトラメチル−１，３−ジ（メチルペンチルフェノキシ）ジスタンオキサン（各異性体）、１，１，３，３−テトラメチル−１，３−ビス（ジエチルフェノキシ）ジスタンオキサン（各異性体）、１，１，３，３−テトラメチル−１，３−ジ（エチルプロピルフェノキシ）ジスタンオキサン（各異性体）、１，１，３，３−テトラメチル−１，３−ジ（エチルブチルフェノキシ）ジスタンオキサン（各異性体）、１，１，３，３−テトラメチル−１，３−ジ（ジプロピルフェノキシ）ジスタンオキサン（各異性体）、１，１，３，３−テトラメチル−１，３−ジ（トリメチルフェノキシ）ジスタンオキサン（各異性体）、１，１，３，３−テトラメチル−１，３−ビス（ジメチルエチルフェノキシ）ジスタンオキサン（各異性体）、１，１，３，３−テトラメチル−１，３−ビス（ジメチルプロピルフェノキシ）ジスタンオキサン（各異性体）、１，１，３，３−テトラメチル−１，３−ビス（ジメチルブチルフェノキシ）ジスタンオキサン（各異性体）、１，１，３，３−テトラメチル−１，３−ジ（メチルエチルプロピルフェノキシ）ジスタンオキサン（各異性体）、１，１，３，３−テトラメチル−１，３−ジ（エチルジメチルフェノキシ）ジスタンオキサン（各異性体）、１，１，３，３−テトラメチル−１，３−ジ（トリエチルフェノキシ）スズ（各異性体）、１，１，３，３−テトラブチル１，３−ジフェノキシジスタンオキサン（各異性体）、１，１，３，３−テトラブチル１，３−ジ（メチルフェノキシ）ジスタンオキサン（各異性体）、１，１，３，３−テトラブチル１，３−ジ（エチルフェノキシ）ジスタンオキサン（各異性体）、１，１，３，３−テトラブチル１，３−ジ（プロピルフェノキシ）ジスタンオキサン（各異性体）、１，１，３，３−テトラブチル１，３−ジ（ブチルフェノキシ）ジスタンオキサン（各異性体）、１，１，３，３−テトラブチル１，３−ジ（ペンチルフェノキシ）ジスタンオキサン（各異性体）、１，１，３，３−テトラブチル１，３−ジ（ヘキシルフェノキシ）ジスタンオキサン（各異性体）、１，１，３，３−テトラブチル１，３−ビス（ジメチルフェノキシ）ジスタンオキサン（各異性体）、１，１，３，３−テトラブチル１，３−ジ（メチルエチルフェノキシ）ジスタンオキサン（各異性体）、１，１，３，３−テトラブチル１，３−ジ（メチルプロピルフェノキシ）ジスタンオキサン（各異性体）、１，１，３，３−テトラブチル１，３−ジ（メチルブチルフェノキシ）ジスタンオキサン（各異性体）、１，１，３，３−テトラブチル１，３−ジ（メチルペンチルフェノキシ）ジスタンオキサン（各異性体）、１，１，３，３−テトラブチル１，３−ビス（ジエチルフェノキシ）ジスタンオキサン（各異性体）、１，１，３，３−テトラブチル１，３−ジ（エチルプロピルフェノキシ）ジスタンオキサン（各異性体）、１，１，３，３−テトラブチル１，３−ジ（エチルブチルフェノキシ）ジスタンオキサン（各異性体）、１，１，３，３−テトラブチル１，３−ジ（ジプロピルフェノキシ）ジスタンオキサン（各異性体）、１，１，３，３−テトラブチル１，３−ジ（トリメチルフェノキシ）ジスタンオキサン（各異性体）、１，１，３，３−テトラブチル１，３−ビス（ジメチルエチルフェノキシ）ジスタンオキサン（各異性体）、１，１，３，３−テトラブチル１，３−ビス（ジメチルプロピルフェノキシ）ジスタンオキサン（各異性体）、１，１，３，３−テトラブチル１，３−ビス（ジメチルブチルフェノキシ）ジスタンオキサン（各異性体）、１，１，３，３−テトラブチル１，３−ジ（メチルエチルプロピルフェノキシ）ジスタンオキサン（各異性体）、１，１，３，３−テトラブチル１，３−ジ（エチルジメチルフェノキシ）ジスタンオキサン（各異性体）、１，１，３，３−テトラブチル１，３−ジ（トリエチルフェノキシ）スズ（各異性体）、１，１，３，３−テトラオクチル１，３−ジフェノキシジスタンオキサン（各異性体）、１，１，３，３−テトラオクチル１，３−ジ（メチルフェノキシ）ジスタンオキサン（各異性体）、１，１，３，３−テトラオクチル１，３−ジ（エチルフェノキシ）ジスタンオキサン（各異性体）、１，１，３，３−テトラオクチル１，３−ジ（プロピルフェノキシ）ジスタンオキサン（各異性体）、１，１，３，３−テトラオクチル１，３−ジ（ブチルフェノキシ）ジスタンオキサン（各異性体）、１，１，３，３−テトラオクチル１，３−ジ（ペンチルフェノキシ）ジスタンオキサン（各異性体）、１，１，３，３−テトラオクチル１，３−ジ（ヘキシルフェノキシ）ジスタンオキサン（各異性体）、１，１，３，３−テトラオクチル１，３−ビス（ジメチルフェノキシ）ジスタンオキサン（各異性体）、１，１，３，３−テトラオクチル１，３−ジ（メチルエチルフェノキシ）ジスタンオキサン（各異性体）、１，１，３，３−テトラオクチル１，３−ジ（メチルプロピルフェノキシ）ジスタンオキサン（各異性体）、１，１，３，３−テトラオクチル１，３−ジ（メチルブチルフェノキシ）ジスタンオキサン（各異性体）、１，１，３，３−テトラオクチル１，３−ジ（メチルペンチルフェノキシ）ジスタンオキサン（各異性体）、１，１，３，３−テトラオクチル１，３−ビス（ジエチルフェノキシ）ジスタンオキサン（各異性体）、１，１，３，３−テトラオクチル１，３−ジ（エチルプロピルフェノキシ）ジスタンオキサン（各異性体）、１，１，３，３−テトラオクチル１，３−ジ（エチルブチルフェノキシ）ジスタンオキサン（各異性体）、１，１，３，３−テトラオクチル１，３−ジ（ジプロピルフェノキシ）ジスタンオキサン（各異性体）、１，１，３，３−テトラオクチル１，３−ジ（トリメチルフェノキシ）ジスタンオキサン（各異性体）、１，１，３，３−テトラオクチル１，３−ビス（ジメチルエチルフェノキシ）ジスタンオキサン（各異性体）、１，１，３，３−テトラオクチル１，３−ビス（ジメチルプロピルフェノキシ）ジスタンオキサン（各異性体）、１，１，３，３−テトラオクチル１，３−ビス（ジメチルブチルフェノキシ）ジスタンオキサン（各異性体）、１，１，３，３−テトラオクチル１，３−ジ（メチルエチルプロピルフェノキシ）ジスタンオキサン（各異性体）、１，１，３，３−テトラオクチル１，３−ジ（エチルジメチルフェノキシ）ジスタンオキサン（各異性体）、１，１，３，３−テトラオクチル１，３−ジ（トリエチルフェノキシ）スズ（各異性体）等の１，１，３，３−テトラアルキル−１，３−ジアリールオキシジスタンオキサンを挙げることができる。
【０２３１】
一般に、有機スズ化合物は会合構造をとりやすく、例えばジアルキルスズジアルコキシドはダイマー構造を形成したり、テトラアルキルジアルコキシジスタンオキサンは、２分子または３分子が会合したラダー構造を形成して存在する場合もあることが知られている。このような会合状態が変化する場合であっても、単量体構造で化合物を表すことは、当業者にとっては一般的である。
【０２３２】
上記した工程（Ｉ）〜工程（ＩＩＩ）を実施して得られるジアルキルスズ化合物および／またはテトラアルキルジスタンオキサン化合物を、工程（Ｚ）のジアルキルスズ化合物および／またはテトラアルキルジスタンオキサン化合物として使用することにより、ジアルキルスズジアルコキシド化合物および／またはテトラアルキルジアルコキシジスタンオキサン化合物を製造することができるが、該ジアルキルスズジアルコキシド化合物および／またはテトラアルキルジアルコキシジスタンオキサン化合物は、上記工程（Ｉ）のジアルキルスズジアルコキシドとして好適に使用できる。図４は、上記した工程（Ｉ）〜工程（ＩＩＩ）および工程（Ｚ）を組み合わせた炭酸エステルの新しい製造方法を説明するフロー図を示す。
【０２３３】
本実施の形態のジアルキルスズジアルコキシド化合物および／またはテトラアルキルジアルコキシジスタンオキサン化合物の製造方法（工程（Ｚ））は、ジアルキルスズ化合物および／またはテトラアルキルジスタンオキサン化合物と、酸および／または酸無水物と、を反応させることによって、固体のスズ化合物を取り扱うことなく、ジアルキルスズジアルコキシド化合物および／またはテトラアルキルジアルコキシジスタンオキサン化合物を製造することができるため、従来の方法に比べて簡便な製造方法である。
また、上記したように、工程（Ｚ）に様々な工程を組み合わせることによって、工程（Ｚ）を、新しい炭酸エステルの製造工程の一部として使用することができる。これらの新しい炭酸エステルの製造方法は、該炭酸エステルの製造方法において生成する、炭酸エステル合成での触媒活性を失ったモノアルキルスズアルコキシド化合物およびトリアルキルスズアルコキシド化合物を、ジアルキルスズジアルコキシド化合物および／またはテトラアルキルジアルコキシジスタンオキサン化合物に再生する工程を含むため、炭酸エステル製造工程におけるコストや廃棄物の問題を解決することができる。したがって、本実施の形態に係る製造方法は、産業上極めて重要である。
【０２３４】
実施例
以下、本実施の形態を実施例および比較例によりさらに具体的に説明するが、本実施の形態はこれらの実施例のみに限定されるものではない。
なお、本実施の形態に用いる分析方法は、以下のとおりである。
【０２３５】
＜分析方法＞
１）ＮＭＲ分析方法
装置：日本電子（株）社製ＪＮＭ−Ａ４００  ＦＴ−ＮＭＲシステム
（１）１Ｈ、１３Ｃおよび１１９Ｓｎ−ＮＭＲ分析サンプルの調製
サンプル溶液を約０．３ｇ秤量し、重クロロホルム（アルドリッチ社製、９９．８％）を約０．７ｇと内部標準物質としてテトラメチルスズ（和光純薬工業社製、和光一級）を０．０５ｇ加えて均一に混合した溶液をＮＭＲ分析サンプルとした。
（２）定量分析法
各標準物質について分析を実施し作成した検量線を基に、分析サンプル溶液の定量分析を実施した。
【０２３６】
２）ガスクロマトグラフィー分析法
装置：日本国、島津社製  ＧＣ−２０１０
カラム：米国、アジレントテクノロジーズ社製  ＤＢ−１
長さ３０ｍ、内径０．２５０ｍｍ、膜厚１．００μｍ
カラム温度：５０℃で５分間保持後、昇温速度１０℃／分で２００℃まで昇温
２００℃で５分間保持後、昇温速度１０℃／分で３００℃まで昇温
検出器：ＦＩＤ
（１）ガスクロマトグラフィー分析サンプル
サンプルを約０．０５ｇ秤量し、アセトン（日本国、和光純薬工業社製、脱水）を約１ｇと内部標準物質としてトルエン（日本国、和光純薬工業社製、脱水）を約０．０２ｇ加えて均一に混合した溶液を、ガスクロマトグラフィー分析のサンプルとした。
（２）定量分析法
各標準物質について分析を実施し、作成した検量線を基に、分析サンプル溶液の定量分析を実施した。
【０２３７】
３）誘導結合型プラズマ質量分析法
装置：日本国、セイコー電子社製、ＳＰＱ−８０００
（１）誘導結合型プラズマ質量分析サンプル  
試料約０．１５ｇを希硫酸で灰化させた後、希硝酸に溶解した。
（２）定量分析法
各標準物質について分析を実施し、作成した検量線を基に、分析サンプル溶液の定量分析を実施した。
【０２３８】
［参考例１］炭酸ビス（３−メチルブチル）の製造
工程（Ａ−１）：ジアルキルスズ触媒の製造
容積５０００ｍＬのナス型フラスコに、ジブチルスズオキシド（日本国、三共有機合成社製）６２７ｇ（２．７ｍｏｌ）及び３−メチル−１−ブタノール（日本国、クラレ社製）２０００ｇ（２２．７ｍｏｌ）を入れた。該フラスコを、温度調節器のついたオイルバス（日本国、増田理化工業社製、ＯＢＨ−２４）と真空ポンプ（日本国、ＵＬＶＡＣ社製、Ｇ−５０Ａ）と真空コントローラー（日本国、岡野製作所社製、ＶＣ−１０Ｓ）を接続したエバポレーター（日本国、柴田社製、Ｒ−１４４）に取り付けた。エバポレーターのパージバルブ出口は常圧で流れている窒素ガスのラインと接続した。エバポレーターのパージバルブを閉め、系内の減圧を行った後、パージバルブを徐々に開き、系内に窒素を流し、常圧に戻した。オイルバス温度を約１４５℃に設定し、該フラスコを該オイルバスに浸漬してエバポレーターの回転を開始した。エバポレーターのパージバルブを開放したまま大気圧窒素下で約４０分間加熱したところで、水を含む３−メチル−１−ブタノールの蒸留が始まった。この状態を７時間保った後、パージバルブを閉め、系内を徐々に減圧し、系内の圧力が７４〜３５ｋＰａの状態で過剰の３−メチル−１−ブタノールを蒸留した。留分が出なくなった後、該フラスコをオイルバスからあげた。該フラスコが室温（２５℃）付近まで冷却されたのち、該フラスコをオイルバスからあげてパージバルブを徐々に開き系内の圧力を大気圧に戻した。該フラスコには反応液１１７３ｇが得られた。１１９Ｓｎ、１Ｈ、１３Ｃ−ＮＭＲの分析結果から、１，１，３，３−テトラ−ｎ−ブチル−１，３−ビス（３−メチルブチルオキシ）−ジスタンオキサンがジブチルスズオキシドに対して収率９９％で得られたことを確認した。同様の操作を１２回繰り返し、１，１，３，３−テトラ−ｎ−ブチル−１，３−ビス（３−メチルブチルオキシ）−ジスタンオキサンを合計１０３４５ｇ得た。
【０２３９】
工程（Ａ−２）：炭酸エステルの製造およびアルキルスズ組成物の回収
図５に示すような連続製造装置において、炭酸エステルを製造した。充填物Ｍｅｔａｌ  Ｇａｕｚｅ  ＣＹ（スイス国、Ｓｕｌｚｅｒ  Ｃｈｅｍｔｅｃｈ  Ｌｔｄ．製）を充填した、内径１５１ｍｍ，有効長さ５０４０ｍｍの塔型反応器１０２に、移送ライン４から上記で製造した１，１，３，３−テトラブチル−１，３−ビス（３−メチルブチルオキシ）ジスタンオキサンを４３８８ｇ／ｈｒで供給し、移送ライン２から蒸留塔１０１で精製された３−メチル−１−ブタノール（日本国、クラレ社製）を１４９５３ｇ／ｈｒで供給した。該反応器内１０２は液温度が１６０℃になるようにヒーターおよびリボイラー１１２によって調整し、圧力が約１２０ｋＰａ−Ｇになるように圧力調節バルブによって調整した。該反応器内の滞留時間は約１７分であった。反応器上部から移送ライン６を経て水を含む３−メチル−１−ブタノール１５０３７ｇ／ｈｒを、および、供給ライン１を経て３−メチル−１−ブタノール（日本国、クラレ社製）８２５ｇ／ｈｒを、充填物Ｍｅｔａｌ  Ｇａｕｚｅ  ＣＹ（スイス国、Ｓｕｌｚｅｒ  Ｃｈｅｍｔｅｃｈ  Ｌｔｄ．社製）を充填し、リボイラー１１１およびコンデンサー１２１を備えた蒸留塔１０１に輸送し、蒸留精製を行った。蒸留塔１０１の上部では高濃度の水を含む留分がコンデンサー１２１によって凝縮され回収ライン３から回収された。精製された３−メチル−１−ブタノールは、蒸留塔１０１の下部にある移送ライン２を経て塔型反応器１０２に輸送した。塔型反応器１０２の下部からジ−ｎ−ブチル−ビス（３−メチルブチルオキシ）スズと１，１，３，３−テトラ−ｎ−ブチル−１，３−ビス（３−メチルブチルオキシ）ジスタンオキサンを含む組成物（以下、触媒組成物という）を得、移送ライン５を経て薄膜蒸発装置１０３（日本国、神鋼環境ソリューション社製）に供給した。薄膜蒸発装置１０３において３−メチル−１−ブタノールを留去し、コンデンサー１２３、移送ライン８および移送ライン４を経て塔型反応器１０２に戻した。薄膜蒸発装置１０３の下部から移送ライン７を経て触媒組成物を輸送し、ジ−ｎ−ブチル−ビス（３−メチルブチルオキシ）スズと１，１，３，３−テトラブチル−１，３−ビス（３−メチルブチルオキシ）−ジスタンオキサンの流量が約５１３０ｇ／ｈｒになるように調節しオートクレーブ１０４に供給した。オートクレーブに移送ライン９より、二酸化炭素を９７３ｇ／ｈｒで供給し、オートクレーブ内圧を４ＭＰａ−Ｇに維持した。オートクレーブにおける温度を１２０℃に設定し、滞留時間を約４時間に調整し、二酸化炭素と触媒組成物との反応を行い、炭酸ビス（３−メチルブチル）を含む反応液を得た。該反応液を移送ライン１０と調節バルブを介して除炭槽１０５に移送し残存二酸化炭素を除去し、移送ライン１１から二酸化炭素を回収した。その後、該反応液を、移送ライン１２を経て約１４２℃、約０．５ｋＰａとした薄膜蒸発装置１０６（日本国、神鋼環境ソリューション社製）に移送し、１，１，３，３−テトラ−ｎ−ブチル−１，３−ビス（３−メチルブチルオキシ）−ジスタンオキサンの流量が約４３８８ｇ／ｈｒになるように調節し供給して、炭酸ビス（３−メチルブチル）を含む留分を得、一方で蒸発残��を移送ライン１３と移送ライン４を介して、１，１，３，３−テトラブチル−１，３−ビス（３−メチルブチルオキシ）−ジスタンオキサンの流量が約４３８８ｇ／ｈｒになるように調節し塔型反応器１０２に循環した。炭酸ビス（３−メチルブチル）を含む留分はコンデンサー１２６および移送ライン１４を経て、充填物Ｍｅｔａｌ  Ｇａｕｚｅ  ＣＹ（スイス国、Ｓｕｌｚｅｒ  Ｃｈｅｍｔｅｃｈ  Ｌｔｄ．社製）を充填しリボイラー１１７およびコンデンサー１２７を備えた蒸留塔１０７に９５９ｇ／ｈｒで供給して、蒸留精製を行った後、回収ライン１５から９９ｗｔ％の炭酸ビス（３−メチルブチル）を９４４ｇ／ｈｒ得た。
【０２４０】
［参考例２］炭酸ビス（２−エチルブチル）の製造
工程（Ｂ−１）：ジアルキルスズ触媒の製造
容積５０００ｍＬのナス型フラスコに、ジ−ｎ−オクチルスズオキシド（日本国、三共有機合成社製）８９３ｇ（２．４８ｍｏｌ）および２−エチル−１−ブタノール２４０３ｇ（２３．６ｍｏｌ）を入れた。該フラスコを、温度調節器のついたオイルバスと真空ポンプと真空コントローラーを接続したエバポレーターに取り付けた。エバポレーターのパージバルブ出口は常圧で流れている窒素ガスのラインと接続した。エバポレーターのパージバルブを閉め、系内の減圧を行った後、パージバルブを徐々に開き、系内に窒素を流し、常圧に戻した。オイルバス温度を約１６５℃に設定し、該フラスコを該オイルバスに浸漬してエバポレーターの回転を開始した。エバポレーターのパージバルブを開放したまま大気圧窒素下で約４０分間加熱したところで、水を含む２−エチル−１−ブタノールの蒸留が始まった。この状態を７時間保った後、パージバルブを閉め、系内を徐々に減圧し、系内の圧力が７４〜２５ｋＰａの状態で過剰の２−エチル−１−ブタノールを蒸留した。留分が出なくなった後、該フラスコをオイルバスからあげた。該フラスコが室温（２５℃）付近まで冷却されたのち、該フラスコをオイルバスからあげてパージバルブを徐々に開き系内の圧力を大気圧に戻した。該フラスコには反応液１１１４ｇが得られた。１１９Ｓｎ、１Ｈ、１３Ｃ−ＮＭＲの分析結果から、１，１，３，３−テトラ−ｎ−オクチル−１，３−ビス（２−エチルブチルオキシ）−ジスタンオキサンがジ−ｎ−オクチルスズオキシドに対して収率９９％で得られたことを確認した。同様の操作を１２回繰り返し、１，１，３，３−テトラ−ｎ−オクチル−１，３−ビス（２−エチルブチルオキシ）−ジスタンオキサンを合計１３３８０ｇ得た。
【０２４１】
工程（Ｂ−２）：炭酸エステルの製造およびアルキルスズ組成物の回収
図５に示すような連続製造装置において、炭酸エステルを製造した。充填物Ｍｅｔａｌ  Ｇａｕｚｅ  ＣＹを充填した、内径１５１ｍｍ，有効長さ５０４０ｍｍの塔型反応器１０２に、移送ライン４から上記で製造した１，１，３，３−テトラ−ｎ−オクチル−１，３−ビス（２−エチルブチルオキシ）ジスタンオキサンを６０７４ｇ／ｈｒで供給し、移送ライン２から蒸留塔１０１で精製された２−エチル−１−ブタノールを１２２６０ｇ／ｈｒで供給した。該反応器内１０２は液温度が１６０℃になるようにヒーターおよびリボイラー１１２によって調整し、圧力が約１２０ｋＰａ−Ｇになるように圧力調節バルブによって調整した。該反応器内の滞留時間は約１７分であった。反応器上部から移送ライン６を経て水を含む２−エチル−１−ブタノール１２３４４ｇ／ｈｒを、および、供給ライン１を経て２−エチル−１−ブタノール９５８ｇ／ｈｒを、充填物Ｍｅｔａｌ  Ｇａｕｚｅ  ＣＹを充填しリボイラー１１１およびコンデンサー１２１を備えた蒸留塔１０１に輸送し、蒸留精製を行った。蒸留塔１０１の上部では高濃度の水を含む留分がコンデンサー１２１によって凝縮され回収ライン３から回収された。精製された２−エチル−１−ブタノールは、蒸留塔１０１の下部にある移送ライン２を経て塔型反応器１０２に輸送した。塔型反応器１０２の下部からジ−ｎ−オクチル−ビス（２−エチルブチルオキシ）スズと１，１，３，３−テトラ−ｎ−オクチル−１，３−ビス（２−エチルブチルオキシ）ジスタンオキサンを含む組成物（以下、触媒組成物という）を得、移送ライン５を経て薄膜蒸発装置１０３に供給した。薄膜蒸発装置１０３において２−エチル−１−ブタノールを留去し、コンデンサー１２３、移送ライン８および移送ライン４を経て塔型反応器１０２に戻した。薄膜蒸発装置１０３の下部から移送ライン７を経て触媒組成物を輸送し、ジ−ｎ−オクチル−ビス（２−エチルブチルオキシ）スズと１，１，３，３−テトラ−ｎ−オクチル−１，３−ビス（２−エチルブチルオキシ）ジスタンオキサンの流量が約６９４５ｇ／ｈｒになるように調節しオートクレーブ１０４に供給した。オートクレーブに移送ライン９より、二酸化炭素を９７３ｇ／ｈｒで供給し、オートクレーブ内圧を４ＭＰａ−Ｇに維持した。オートクレーブにおける温度を１２０℃に設定し、滞留時間を約４時間に調整し、二酸化炭素と触媒組成物との反応を行い、炭酸ビス（２−エチルブチル）を含む反応液を得た。該反応液を移送ライン１０と調節バルブを介して除炭槽１０５に移送し残存二酸化炭素を除去し、移送ライン１１から二酸化炭素を回収した。その後、該反応液を、移送ライン１２を経て約１４２℃、約０．５ｋＰａとした薄膜蒸発装置１０６に移送し、１，１，３，３−テトラ−ｎ−オクチル−１，３−ビス（２−エチルブチルオキシ）ジスタンオキサンの流量が約６０７４ｇ／ｈｒになるように調節し供給して、炭酸ビス（２−エチルブチル）を含む留分を得、一方で蒸発残渣を移送ライン１３と移送ライン４を介して、１，１，３，３−テトラ−ｎ−オクチル−１，３−ビス（２−エチルブチルオキシ）ジスタンオキサンの流量が約６０７４ｇ／ｈｒになるように調節し塔型反応器１０２に循環した。炭酸ビス���２−エチルブチル）を含む留分はコンデンサー１２６および移送ライン１４を経て、充填物Ｍｅｔａｌ  Ｇａｕｚｅ  ＣＹを充填しリボイラー１１７およびコンデンサー１２７を備えた蒸留塔１０７に９５９ｇ／ｈｒで供給して、蒸留精製を行った後、回収ライン１６から９９ｗｔ％の炭酸ビス（２−エチルブチル）を１０７５ｇ／ｈｒで得た。
【０２４２】
［参考例３］炭酸ジ（ｎ−ブチル）の製造
工程（Ｃ−１）：テトラアルキルジアルコキシジスタンオキサンの製造
容積３０００ｍＬのナス型フラスコに、ジ−ｎ−ブチルスズオキシド６９２ｇ（２．７８ｍｏｌ）および１−ブタノール（日本国、和光純薬工業社製）２０００ｇ（２７ｍｏｌ）を入れた。白色スラリー状の該混合物を入れたフラスコを、温度調節器のついたオイルバスと真空ポンプと真空コントローラーを接続したエバポレーターに取り付けた。エバポレーターのパージバルブ出口は常圧で流れている窒素ガスのラインと接続した。エバポレーターのパージバルブを閉め、系内の減圧を行った後、パージバルブを徐々に開き、系内に窒素を流し、常圧に戻した。オイルバス温度を１２６℃に設定し、該フラスコを該オイルバスに浸漬してエバポレーターの回転を開始した。エバポレーターのパージバルブを開放したまま常圧で約３０分間回転攪拌と加熱した後、混合液が沸騰し、低沸成分の蒸留が始まった。この状態を８時間保った後、パージバルブを閉め、系内を徐々に減圧し、系内の圧力が７６〜５４ｋＰａの状態で残存低沸成分を蒸留した。低沸成分が出なくなった後、該フラスコをオイルバスからあげた。反応液は透明な液になっていた。その後、該フラスコをオイルバスからあげてパージバルブを徐々に開き系内の圧力を常圧に戻した。該フラスコには反応液９５２ｇを得た。１１９Ｓｎ、１Ｈ、１３Ｃ−ＮＭＲにより分析をおこなったところ、反応液は１，１，３，３−テトラ−ｎ−ブチル−１，３−ジ（ブチルオキシ）−ジスタンオキサンであり、ジ−ｎ−ブチルスズオキシド基準で収率９９％であった。同様な操作を１２回繰り返し、１，１，３，３−テトラ−ｎ−ブチル−１，３−ジ（ブチルオキシ）−ジスタンオキサンを合計１１４８８ｇ得た。
【０２４３】
工程（Ｃ−２）：炭酸エステルの製造
図５に示すような連続製造装置において、炭酸エステルを製造した。充填物Ｍｅｌｌａｐａｋ  ７５０Ｙを充填した、内径１５１ｍｍ，有効長さ５０４０ｍｍの塔型反応器に供給ライン４から工程１で製造した１，１，３，３−テトラブチル−１，３−ジ（ブチルオキシ）−ジスタンオキサンを４２０１ｇ／ｈｒで、供給ライン２から蒸留塔１０１で精製した１−ブタノールを２４７１７ｇ／ｈｒで、塔型反応器１０２に供給した。該反応器内は液温度が１６０℃になるようにヒーターおよびリボイラー１１２によって調整し、圧力が約２５０ｋＰａ−Ｇになるように圧力調節バルブによって調整した。該反応器内の滞留時間は約１０分であった。反応器上部から移送ライン６を経て水を含む１−ブタノール２４７１５ｇ／ｈｒおよび供給ライン１を経て１−ブタノール８２４ｇ／ｈｒを、充填物Ｍｅｔａｌ  Ｇａｕｚｅ  ＣＹを充填しリボイラー１１１およびコンデンサー１２１を備えた蒸留塔１０１に輸送し、蒸留精製を行った。蒸留塔１０１の上部では高濃度の水を含む留分がコンデンサー１２１によって凝縮され移送ライン３から回収された。蒸留塔１０１の下部にある移送ライン２を経て精製された１−ブタノールを輸送した。塔型反応器１０２の下部からジブチルスズジブトキシドと１，１，３，３−テトラ−ｎ−ブチル−１，３−ジ（ブチルオキシ）−ジスタンオキサンを含む組成物（以下、触媒組成物という）を得、移送ライン５を経て薄膜蒸発装置１０３に供給した。薄膜蒸発装置１０３において１−ブタノールを留去し、コンデンサー１２３、移送ライン８および移送ライン４を経て塔型反応器１０２に戻した。薄膜蒸発装置１０３の下部から移送ライン７を経て触媒組成物を輸送し、ジブチルスズジブトキシドと１，１，３，３−テトラ−ｎ−ブチル−１，３−ジ（ブチルオキシ）−ジスタンオキサンの活性成分の流量が約４８１２ｇ／ｈｒになるように調節しオートクレーブ１０４に供給した。オートクレーブに供給ライン９を介し二酸化炭素を９７３ｇ／ｈｒで供給し、オートクレーブ内圧を４ＭＰａ−Ｇに維持した。オートクレーブにおける温度を１２０℃に設定し、滞留時間を約４時間に調製し、二酸化炭素と触媒組成物との反応を行い、炭酸ジブチルを含む反応液を得た。該反応液を移送ライン１０と調節バルブを介して除炭槽１０５に移送し残存二酸化炭素を除去し、移送ライン１１から二酸化炭素を回収した。その後、該反応液を移送ライン１２を経て１４０℃、約１．４ｋＰａとした薄膜蒸発装置１０６に輸送し、１，１，３，３−テトラ−ｎ−ブチル−１，３−ジ（ブチルオキシ）−ジスタンオキサンの流量が約４２０１ｇ／ｈｒになるように調節し供給して炭酸ジブチルを含む留分を得、一方で、蒸発残渣を移送ライン１３と移送ライン４を介して、１，１，３，３−テトラ−ｎ−ブチル−１，３−ジ（ブチルオキシ）−ジスタンオキサン流量が約４２０１ｇ／ｈｒになるように調節し塔型反応器１０２に循環する。炭酸ジブチルを含む留分はコンデンサー１２６および移送ライン１４を経て、充填物Ｍｅｔａｌ  Ｇａｕｚｅ  ＣＹを充填しリボイラー１１７およびコンデンサー１２７を備えた蒸留塔１０７に８３０ｇ／ｈｒで供給して、蒸留精製を行った後、移送ライン１６から９９ｗｔ��の炭酸ビス（３−メチルブチル）を８１４ｇ／ｈｒ得た。
【０２４４】
［実施例１］
大気圧窒素雰囲気下において、ジ−ｎ−ブチルスズジアセテート（米国、Ａｌｄｒｉｃｈ社製）２４０ｇと、参考例１の工程（Ａ−２）で製造された炭酸ビス（３−メチルブチル）６９２ｇを容積２Ｌのナス型フラスコに入れ、該フラスコにジムロート冷却器と三方コックを取り付けた。該フラスコを１５０℃に加熱したオイルバスに浸漬し、内容物を攪拌しながら５時間加熱した。該フラスコを、温度調節器のついたオイルバスと真空ポンプと真空コントローラーを接続したロータリーエバポレーターに取り付けた。ロータリーエバポレーターのパージバルブ出口は大気圧で流れている窒素ガスのラインに接続した。系内を窒素置換した後、オイルバス温度を１５０℃に設定し、該フラスコを該オイルバスに浸漬してロータリーエバポレーターの回転を開始した。ロータリーエバポレーターのパージバルブを開放したまま大気圧窒素下で約７時間低沸成分の留去を行い、続いて系内を徐々に減圧にし、系内圧力が７６ｋＰａ〜１０ｋＰａの状態で残存低沸成分を留去した。低沸成分の留出がみられなくなった後、該フラスコをオイルバスから上げ冷却した。該フラスコには残留液２８７ｇが得られた。１Ｈ、１３Ｃ、１１９Ｓｎ−ＮＭＲの分析結果から、該フラスコ中の残留液はジ−ｎ−ブチル−ビス（３−メチルブチルオキシ）スズを９２．０ｗｔ％含有する溶液であった。
一方、低沸成分は５９８ｇ回収された。該低沸成分をガスクロマトグラフィーにより分析したところ、該低沸成分は酢酸イソアミルを約２８ｗｔ％含有していた。
【０２４５】
[実施例２]
ジ−ｎ−ブチルスズジアセテートの代わりに、１，１，３，３−テトラ−ｎ−ブチル−１，３−ジアセトキシジスタンオキサン（米国、Ａｌｄｒｉｃｈ社製）３１０ｇを使用し、炭酸ビス（３−メチルブチル）の代わりに、炭酸ジ（ｎ−ブチル）９００ｇを使用した以外は、実施例１と同様の方法をおこない、残留液３９９ｇを得た。該残留液は、ジ−ｎ−ブチル−ジ（ｎ−ブチルオキシ）スズを９３．４ｗｔ％含有していた。また、低沸成分は酢酸ブチルを２９．４ｗｔ％含有していた。
【０２４６】
[実施例３]
ジ−ｎ−ブチルスズジアセテートの代わりに、ジ−ｎ−ブチルスズジラウレート（米国、Ａｌｄｒｉｃｈ社製）２９０ｇを使用し、炭酸ビス（３−メチルブチル）の代わりに炭酸ジエチル（米国、Ａｌｄｒｉｃｈ社製）３２６ｇを使用し、オイルバスの温度を１３０℃とした以外は、実施例１と同様の方法をおこない、残留液１６５ｇを得た。該残留液はジ−ｎ−ブチル−ジエチルスズを８３．５ｗｔ％含有していた。また、低沸成分は、ラウリン酸エチルを４７．３ｗｔ％含有していた。
【０２４７】
[実施例４]
ジ−ｎ−ブチルスズジアセテートの代わりに、ジ−ｎ−ブチルスズジラウレート３００ｇを使用し、炭酸ビス（３−メチルブチル）の代わりに炭酸ジメチル（米国、Ａｌｄｒｉｃｈ社製）３４３ｇを使用し、オイルバスの温度を９０℃とし、２０時間加熱をおこなった以外は、実施例１と同様の方法をおこない、残留液２０６ｇを得た。該残留液はジ−ｎ−ブチル−ジメチルスズを４０．８ｗｔ％含有していた。また、低沸成分は、ラウリン酸メチルを３０ｗｔ％含有していた。
【０２４８】
[実施例５]
ジ−ｎ−ブチルスズジアセテートを１３５ｇ使用し、炭酸ビス（３−メチルブチル）の代わりに炭酸ジフェニル（米国、Ａｌｄｒｉｃｈ社製）４９４ｇを使用した以外は、実施例１と同様の方法をおこない、残留液１６２ｇを得た。該残留液はジ−ｎ−ブチル−ジフェニルスズを９５．４ｗｔ％含有していた。また、低沸成分は、酢酸フェニルを２３ｗｔ％含有していた。
【０２４９】
[実施例６]
大気圧窒素雰囲気下において、ジ−ｎ−ブチルスズジアセテート２２１ｇと、２−エチル−１−ブタノール（日本国、和光純薬工業社製、特級）５１５ｇを容積２Ｌのナス型フラスコに入れ、該フラスコを、温度調節器のついたオイルバスと真空ポンプと真空コントローラーを接続したロータリーエバポレーターに取り付けた。ロータリーエバポレーターのパージバルブ出口は大気圧で流れている窒素ガスのラインに接続した。系内を窒素置換した後、オイルバス温度を１４０℃に設定し、該フラスコを該オイルバスに浸漬してロータリーエバポレーターの回転を開始した。ロータリーエバポレーターのパージバルブを開放したまま大気圧窒素下で約７時間低沸成分の留去を行い、続いて系内を徐々に減圧にし、系内圧力が７６ｋＰａ〜１０ｋＰａの状態で残存低沸成分を留去した。低沸成分の留出がみられなくなった後、該フラスコをオイルバスから上げ冷却した。該フラスコには残留液２７４ｇが得られた。１Ｈ、１３Ｃ、１１９Ｓｎ−ＮＭＲの分析結果から、該フラスコ中の残留液はジ−ｎ−ブチル−ビス（２−エチルブチルオキシ）スズを９６．０ｗｔ％含有する溶液であった。
一方、低沸成分は５６３ｇ回収された。該低沸成分をガスクロマトグラフィーにより分析したところ、該低沸成分は酢酸（２−エチルブチル）を約３０．９ｗｔ％含有していた。
【０２５０】
[実施例７]
ジ−ｎ−ブチルスズジアセテートを２５５ｇ使用し、２−エチル−１−ブタノールの代わりに、３−メチル−１−ブタノール（日本国、東京化成社製）９６１ｇを使用した以外は、実施例６と同様の方法をおこない、残留液３０６ｇを得た。該残留液はジ−ｎ−ブチル−ビス（３−メチルブチルオキシ）スズを９２．７ｗｔ％含有していた。また、低沸成分は、酢酸イソアミルを１８．０ｗｔ％含有していた。
【０２５１】
[実施例８]
ジ−ｎ−ブチルスズジアセテートの代わりに、１，１，３，３−テトラ−ｎ−ブチル−１，３−ジアセトキシジスタンオキサン３２２ｇを使用し、２−エチル−１−ブタノールの代わりに、ｎ−ブタノール１０３４ｇを使用した以外は、実施例６と同様の方法をおこない、残留液４２４ｇを得た。該残留液はジ−ｎ−ブチル−ジ（ｎ−ブチルオキシ）スズを７７．３ｗｔ％、１，１，３，３−テトラ−ｎ−ブチル−１，３−ジ（ｎ−ブチルオキシ）ジスタンオキサンを１９．９ｗｔ％含有していた。また、低沸成分は、酢酸ブチルを１７．２ｗｔ％含有していた。
【０２５２】
[実施例９]
ジ−ｎ−ブチルスズジアセテートの代わりに、ジ−ｎ−ブチルスズジラウレート３４１ｇを使用し、２−エチル−１−ブタノールの代わりに、メタノール（米国、Ａｌｄｒｉｃｈ社製）３６３ｇを使用した以外は、実施例６と同様の方法をおこない、残留液２０６ｇを得た。該残留液はジ−ｎ−ブチル−ジメトキシスズを５９．５ｗｔ％、ジ−ｎ−ブチルスズジラウレートを３８．１ｗｔ％含有していた。また、低沸成分は、ラウリン酸メチルを３４．８ｗｔ％含有していた。
【０２５３】
[実施例１０]
ジ−ｎ−ブチルスズジアセテートを３２０ｇ使用し、２−エチル−１−ブタノールの代わりにフェノール（日本国、和光純薬工業社製、核酸抽出用）１０２９ｇを使用した以外は、実施例６と同様の方法をおこない、残留液３８９ｇを得た。該残留液はジ−ｎ−ブチル−ジフェノキシスズを９５．３ｗｔ％含有していた。また、低沸成分は、酢酸フェニルを２２ｗｔ％含有していた。
【０２５４】
[実施例１１]
大気圧窒素雰囲気下において、ジ−ｎ−ブチルスズジアセテート２８９ｇと、炭酸ビス（２−エチルブチル）１０２４ｇを容積２Ｌのナス型フラスコに入れ、該フラスコを、温度調節器のついたオイルバスと真空ポンプと真空コントローラーを接続したロータリーエバポレーターに取り付けた。ロータリーエバポレーターのパージバルブ出口は大気圧で流れている窒素ガスのラインに接続した。系内を窒素置換した後、オイルバス温度を２８０℃に設定し、該フラスコを該オイルバスに浸漬してロータリーエバポレーターの回転を開始した。ロータリーエバポレーターのパージバルブを開放したまま大気圧窒素下で約７時間低沸成分の留去を行い、続いて系内を徐々に減圧にし、系内圧力が７６ｋＰａ〜１０ｋＰａの状態で残存低沸成分を留去した。低沸成分の留出がみられなくなった後、該フラスコをオイルバスから上げ冷却した。該フラスコには残留液３６５ｇが得られた。１Ｈ、１３Ｃ、１１９Ｓｎ−ＮＭＲの分析結果から、該フラスコ中の残留液はジ−ｎ−ブチル−ビス（２−エチルブチルオキシ）スズを７９．７ｗｔ％、トリ−ｎ−ブチル−（２−エチルブチルオキシ）スズを７．６ｗｔ％含有する溶液であった。
一方、低沸成分は８８８ｇ回収された。該低沸成分をガスクロマトグラフィーにより分析したところ、該低沸成分は酢酸（２−エチルブチル）を約２５．２ｗｔ％含有していた。
【０２５５】
[実施例１２]
ジ−ｎ−ブチルスズジアセテートを３１０ｇ使用し、３−メチル−１−ブタノール９３４ｇを使用し、オイルバスの温度を３０℃とした以外は、実施例１１と同様の方法をおこない、残留液３５６ｇを得た。該残留液はジ−ｎ−ブチル−ビス（３−メチルブチル）スズを５３．５ｗｔ％含有していた。また、低沸成分は、酢酸イソアミルを約１２．８ｗｔ％含有していた。
【０２５６】
[実施例１３]
工程（１３−１）：ジアルキルスズ触媒の製造
容積５０００ｍＬのナス型フラスコに、ジ−ｎ−オクチルスズオキシド（日本国、三共有機合成社製）９７２ｇ（２．７ｍｏｌ）および３−メチル−１−ブタノール２１００ｇ（２３．９ｍｏｌ）を入れた。該フラスコを、温度調節器のついたオイルバスと真空ポンプと真空コントローラーを接続したエバポレーターに取り付けた。エバポレーターのパージバルブ出口は常圧で流れている窒素ガスのラインと接続した。エバポレーターのパージバルブを閉め、系内の減圧を行った後、パージバルブを徐々に開き、系内に窒素を流し、常圧に戻した。オイルバス温度を約１４５℃に設定し、該フラスコを該オイルバスに浸漬してエバポレーターの回転を開始した。エバポレーターのパージバルブを開放したまま大気圧窒素下で約４０分間加熱したところで、水を含む３−メチル−１−ブタノールの蒸留が始まった。この状態を７時間保った後、パージバルブを閉め、系内を徐々に減圧し、系内の圧力が７４〜３５ｋＰａの状態で過剰の３−メチル−１−ブタノールを蒸留した。留分が出なくなった後、該フラスコをオイルバスからあげた。該フラスコが室温（２５℃）付近まで冷却されたのち、該フラスコをオイルバスからあげてパージバルブを徐々に開き系内の圧力を大気圧に戻した。該フラスコには反応液１１７６ｇが得られた。１１９Ｓｎ、１Ｈ、１３Ｃ−ＮＭＲの分析結果から、１，１，３，３−テトラ−ｎ−オクチル−１，３−ビス（３−メチルブチルオキシ）−ジスタンオキサンがジ−ｎ−オクチルスズオキシドに対して収率９９％で得られたことを確認した。同様の操作を１２回繰り返し、１，１，３，３−テトラ−ｎ−オクチル−１，３−ビス（３−メチルブチルオキシ）−ジスタンオキサンを合計１４１２０ｇ得た。
【０２５７】
工程（１３−２）：炭酸エステルの製造およびアルキルスズ組成物の回収
図５に示すような連続製造装置において、炭酸エステルを製造した。充填物Ｍｅｔａｌ  Ｇａｕｚｅ  ＣＹを充填した、内径１５１ｍｍ，有効長さ５０４０ｍｍの塔型反応器１０２に、移送ライン４から上記で製造した１，１，３，３−テトラ−ｎ−オクチル−１，３−ビス（３−メチルブチルオキシ）ジスタンオキサンを５８８７ｇ／ｈｒで供給し、移送ライン２から蒸留塔１０１で精製された３−メチル−１−ブタノールを１４９５３ｇ／ｈｒで供給した。該反応器内１０２は、液温度が１６０℃になるようにヒーターおよびリボイラー１１２によって調整し、圧力が約１２０ｋＰａ−Ｇになるように圧力調節バルブによって調整した。該反応器内の滞留時間は約１７分であった。反応器上部から移送ライン６を経て水を含む３−メチル−１−ブタノール１５０３７ｇ／ｈｒを、および、供給ライン１を経て３−メチル−１−ブタノール８２４ｇ／ｈｒを、充填物Ｍｅｔａｌ  Ｇａｕｚｅ  ＣＹを充填しリボイラー１１１およびコンデンサー１２１を備えた蒸留塔１０１に輸送し、蒸留精製を行った。蒸留塔１０１の上部では高濃度の水を含む留分がコンデンサー１２１によって凝縮され回収ライン３から回収された。精製された３−メチル−１−ブタノールは、蒸留塔１０１の下部にある移送ライン２を経て塔型反応器１０２に輸送した。塔型反応器１０２の下部からジ−ｎ−オクチル−ビス（３−メチルブチルオキシ）スズと１，１，３，３−テトラ−ｎ−オクチル−１，３−ビス（３−メチルブチルオキシ）ジスタンオキサンを含む組成物（以下、触媒組成物という）を得、移送ライン５を経て薄膜蒸発装置１０３に供給した。薄膜蒸発装置１０３において３−メチル−１−ブタノールを留去し、コンデンサー１２３、移送ライン８および移送ライン４を経て塔型反応器１０２に戻した。薄膜蒸発装置１０３の下部から移送ライン７を経て触媒組成物を輸送し、ジ−ｎ−オクチル−ビス（３−メチルブチルオキシ）スズと１，１，３，３−テトラ−ｎ−オクチル−１，３−ビス（３−メチルブチルオキシ）ジスタンオキサンの流量が約６６２７ｇ／ｈｒになるように調節しオートクレーブ１０４に供給した。オートクレーブに移送ライン９より、二酸化炭素を９７３ｇ／ｈｒで供給し、オートクレーブ内圧を４ＭＰａ−Ｇに維持した。オートクレーブにおける温度を１２０℃に設定し、滞留時間を約４時間に調整し、二酸化炭素と触媒組成物との反応を行い、炭酸ビス（３−メチルブチル）を含む反応液を得た。該反応液を移送ライン１０と調節バルブを介して除炭槽１０５に移送し残存二酸化炭素を除去し、移送ライン１１から二酸化炭素を回収した。その後、該反応液を、移送ライン１２を経て約１４２℃、約０．５ｋＰａとした薄膜蒸発装置１０６に移送し、１，１，３，３−テトラ−ｎ−オクチル−１，３−ビス（３−メチルブチルオキシ）ジスタンオキサンの流量が約５８８７ｇ／ｈｒになるように調節し供給して、炭酸ビス（３−メチルブチル）を含む留分を得、一方で蒸発残渣を移送ライン１３と移送ライン４を介して、１，１，３，３−テトラ−ｎ−オクチル−１，３−ビス（３−メチルブチルオキシ）ジスタンオキサンの流量が約５８８７ｇ／ｈｒになるように調節し塔型反応器１０２に循環した。炭酸ビ���（３−メチルブチル）を含む留分はコンデンサー１２６および移送ライン１４を経て、充填物Ｍｅｔａｌ  Ｇａｕｚｅ  ＣＹを充填しリボイラー１１７およびコンデンサー１２７を備えた蒸留塔１０７に９５９ｇ／ｈｒで供給して、蒸留精製を行った後、回収ライン１５から９９ｗｔ％の炭酸ビス（３−メチルブチル）を９４４ｇ／ｈｒ得た。移送ライン１３のアルキルスズアルコキシド触媒組成物を１１９Ｓｎ，１Ｈ，１３Ｃ−ＮＭＲによる分析を行ったところ、１，１，３，３−テトラ−ｎ−オクチル−１，３−ビス（３−メチルブチルオキシ）ジスタンオキサンが含まれており、ジ−ｎ−オクチル−ビス（３−メチルブチルオキシ）スズは含まれていなかった。上記連続運転を約２４０時間行った後、抜き出しライン１６から触媒組成物を１８ｇ／ｈｒで抜き出し、一方で供給ライン１７から上記方法で製造した１，１，３，３−テトラ−ｎ−オクチル−１，３−ビス（３−メチルブチルオキシ）ジスタンオキサンを１８ｇ／ｈｒで供給し、抜き出しライン１６から、１，１，３，３−テトラ−ｎ−オクチル−１，３−ビス（３−メチルブチルオキシ）ジスタンオキサンを含むアルキルスズ組成物を２００ｇ抜き出した。１１９Ｓｎ−ＮＭＲによる分析を行ったところ、１，１，３，３−テトラ−ｎ−オクチル−１，３−ビス（３−メチルブチルオキシ）ジスタンオキサンが約６０ｗｔ％含まれている以外に、トリ−ｎ−オクチル（３−メチルブチルオキシ）スズおよび−２４０〜−６０５ｐｐｍに、１，１，３，３−テトラ−ｎ−オクチル−１，３−ビス（３−メチルブチルオキシ）ジスタンオキサンの失活成分の複数のＮＭＲシフトが見られた。
【０２５８】
工程（１３−３）：１，１，３，３−テトラ−ｎ−オクチル−１，３−ビス（３−メチルブチルオキシ）ジスタンオキサンを含むアルキルスズ組成物の置換基交換反応
工程（１３−２）で得られた１，１，３，３−テトラ−ｎ−オクチル−１，３−ビス（３−メチルブチルオキシ）ジスタンオキサンを含むアルキルスズ組成物３５０ｇを、窒素雰囲気下において、１Ｌナス型フラスコに入れ、ついで、酢酸（日本国、和光純薬工業社製、特級）９５ｇと無水酢酸（日本国、和光純薬工業社製、特級）３２５ｇを加え、２５℃で１時間撹拌した。該フラスコに、留出液受器と連結した還流冷却器付き分留頭、および温度計を取り付け、該フラスコ内を真空−窒素置換したのち、該フラスコを、５０℃に加熱したオイルバスに浸漬した。容器内を徐々に減圧し、余剰の酢酸および無水酢酸等を留去し、留出物を得た。該留出物についてガスクロマトグラフィー分析をおこなったところ、該留出物は、酢酸、無水酢酸、３−メチル−１−ブタノールを含有していた。該フラスコ内に残留物を３６８ｇ得た。残留物について１Ｈおよび１１９Ｓｎ−ＮＭＲ測定をおこなったところ、該残留物はトリ−ｎ−オクチルアセトキシスズおよびジ−ｎ−オクチルジアセトキシスズ、および、１１９Ｓｎ−ＮＭＲにおいて−２４０〜−６０５ｐｐｍに複数の化学シフトを示すスズ原子を含有する有機スズ化合物の混合物であった。該混合物において、トリ−ｎ−オクチルアセトキシスズは２７．９ｗｔ％、ジ−ｎ−オクチルジアセトキシスズは５０．０ｗｔ％であった。
【０２５９】
工程（１３−４）：アルキル基再分配反応
窒素雰囲気下において、工程（１３−３）で得られた混合物３６５ｇを、５００ｍＬ金属製圧力容器（日本国、耐圧硝子工業社製、ＴＳＶ−Ｎ２型）に入れた。該金属製圧力容器を２００℃に加熱したオイルバスに浸漬し、３時間加熱した。該耐圧反応容器を室温付近まで冷却したのち、反応液を回収した。反応液について、１Ｈおよび１１９Ｓｎ−ＮＭＲ測定をおこなったところ、該反応液は、ジ−ｎ−オクチルジアセトキシスズ、トリ−ｎ−オクチルアセトキシスズを含有する有機スズ化合物の混合物であり、ジ−ｎ−オクチル−ジアセトキシスズが９４．０ｗｔ％、トリ−ｎ−オクチルアセトキシスズが約３ｗｔ％であった。
【０２６０】
工程（１３−５）：ジアルキルスズ化合物のアルコキシ化
工程（１３−４）で得られた混合物３６３ｇ、および３−メチル−１−ブタノール３６６ｇを２Ｌ４つ口フラスコに入れた。該フラスコに、留出液受器と連結した還流冷却器付き分留頭、および温度計を取り付け、該フラスコ内を真空−窒素置換したのち、該フラスコを、１４０℃に加熱したオイルバスに浸漬した。約５時間、攪拌しながら加熱したのち、系内を徐々に減圧して低沸成分を留去し、該フラスコに残留物を４１０ｇ得た。該残留物について１Ｈおよび１１９Ｓｎ−ＮＭＲ測定をおこなったところ、該残留物は、ジ−ｎ−オクチル−ビス（３−メチルブチルオキシ）スズ、トリ−ｎ−オクチル−（３−メチルブチルオキシ）スズを含有する有機スズ化合物の混合物であり、ジ−ｎ−オクチル−ビス（３−メチルブチルオキシ）スズが９３．３ｗｔ％、トリ−ｎ−オクチル−（３−メチルブチルオキシ）スズが約３．１ｗｔ％であった。
一方、低沸成分は４５３ｇ回収され、該低沸成分は、酢酸イソアミルを４５ｗｔ％含有していた。
【０２６１】
[実施例１４]
工程（１４−１）：トリ−ｎ−オクチル（３−メチルブチルオキシ）スズの分離
実施例１３の工程（１３−２）と同様の方法で得られた１，１，３，３−テトラ−ｎ−オクチル−１，３−ビス（３−メチルブチルオキシ）ジスタンオキサンを含むアルキルスズ組成物１８０ｇを５００ｍＬナス型フラスコに入れ、該フラスコに、三方コック、ヘリパックＮｏ．３を充填した長さ４５ｃｍの蒸留カラムおよび留出液受器と連結した還流冷却器付き分留頭、および温度計を取り付け、容器内を真空−窒素置換した。容器内を大気圧窒素下とし、該フラスコを約２３０℃に加熱したオイルバスに浸漬した。約２０分後、該フラスコの内容物の温度が約２１０℃となったところで、容器内を徐々に減圧し、留出する成分を回収した。最終的に、容器内の圧力が約０．０１ｋＰａとしたところで蒸留を終了した。留出液およびフラスコ内の残存物について、１Ｈおよび１１９Ｓｎ−ＮＭＲ測定をおこなった。留出液はトリ−ｎ−オクチル（３−メチルブチルオキシ）スズであった。フラスコ内の残存物は、１，１，３，３−テトラ−ｎ−オクチル−１，３−ビス（３−メチルブチルオキシ）−ジスタンオキサンを７３．５ｗｔ％含有し、１１９Ｓｎ−ＮＭＲにおいて−２４０〜−６０５ｐｐｍに複数の化学シフトを示すスズ原子を含有する有機スズ化合物の混合物であった。得られた留出液は３３．２ｇ、フラスコ内の残存物は１４６．８ｇであった。
【０２６２】
工程（１４−２）：置換基交換反応
工程（１４−１）で得られたトリ−ｎ−オクチル（３−メチルブチルオキシ）スズ３２．１ｇを３００ｍＬナス型フラスコに入れ、ついで、無水酢酸２７．２ｇを加え、２５℃で１時間撹拌した。該フラスコに、留出液受器と連結した還流冷却器付き分留頭、および温度計を取り付け、該フラスコ内を真空−窒素置換したのち、該フラスコを、５０℃に加熱したオイルバスに浸漬した。容器内を徐々に減圧し、余剰の無水酢酸等を留去し、該フラスコ内に残留物を３０．５ｇ得た。残留物について１Ｈおよび１１９Ｓｎ−ＮＭＲ測定をおこなったところ、該残留物はトリ−ｎ−オクチルアセトキシスズであった。
一方、工程（１４−１）で得られた、１，１，３，３−テトラ−ｎ−オクチル−１，３−ビス（３−メチルブチルオキシ）−ジスタンオキサンを７３．５ｗｔ％含有する残存物１４５ｇを、５００ｍＬ金属製圧力容器に入れ、ついで、無水酢酸を１８０．６ｇ加え、撹拌した。該金属製圧力容器を２００℃に加熱したオイルバスに浸漬し、３時間加熱した。該金属製圧力容器を室温（約２５℃）付近まで冷却したのち、内容物を、５００ｍＬナス型フラスコに移した。該フラスコに留出液受器と連結した還流冷却器付き分留頭、および温度計を取り付け、該フラスコ内を真空−窒素置換したのち、該フラスコを、５０℃に加熱したオイルバスに浸漬した。容器内を徐々に減圧し、酢酸イソアミルと余剰の無水酢酸を留去し、該フラスコ内に残留物を１５５ｇ得た。残留物について１Ｈおよび１１９Ｓｎ−ＮＭＲ測定をおこなったところ、該残留物は、ジ−ｎ−オクチルジアセトキシスズとｎ−オクチルトリアセトキシスズを含有する混合物であり、該混合物中のジ−ｎ−オクチルジアセトキシスズは７８．５ｗｔ％、ｎ−オクチルトリアセトキシスズは２１．３ｗｔ％であった。該混合物を、先に得られたトリ−ｎ−オクチルアセトキシスズと混合し、次の工程（１４−３）の原料とした。
【０２６３】
工程（１４−３）：アルキル基再分配反応
窒素雰囲気下において、工程（１４−２）で得られた混合物１８３ｇを、工程（１３−３）で得られた混合物の代わりに使用した以外は、実施例１の工程（１３−４と同様の方法をおこない、反応液を回収した。反応液について、１Ｈおよび１１９Ｓｎ−ＮＭＲ測定をおこなったところ、該反応液は、ジ−ｎ−オクチルジアセトキシスズとｎ−オクチルトリアセトキシスズを含有する混合物であり、該混合物中のジ−ｎ−オクチルジアセトキシスズは９４．５ｗｔ％であった。
【０２６４】
工程（１４−４）：ジアルキルスズ化合物のアルコキシ化
工程（１３−４）で得られた混合物の代わりに工程（１４−３）で得られた混合物１８２ｇを使用し、３−メチル−１−ブタノール２１３ｇを使用した以外は、実施例１３の工程（１３−５）と同様の方法をおこない、残留物を２１０ｇ得た。該残留物について１Ｈおよび１１９Ｓｎ−ＮＭＲ測定をおこなったところ、該残留物は、ジ−ｎ−オクチル−ビス（３−メチルブチルオキシ）スズを９１ｗｔ％含有していた。一方、低沸成分を２３９ｇ回収し、該低沸成分は酢酸イソアミルを４２．２ｗｔ％含有していた。
【０２６５】
[実施例１５]
工程（１５−１）：ジアルキルスズ触媒の製造
容積５０００ｍＬのナス型フラスコに、ジ−ｎ−オクチルスズオキシド（日本国、三共有機合成社製）８９３ｇ（２．４８ｍｏｌ）および２−エチル−１−ブタノール２４０３ｇ（２３．６ｍｏｌ）を入れた。該フラスコを、温度調節器のついたオイルバスと真空ポンプと真空コントローラーを接続したエバポレーターに取り付けた。エバポレーターのパージバルブ出口は常圧で流れている窒素ガスのラインと接続した。エバポレーターのパージバルブを閉め、系内の減圧を行った後、パージバルブを徐々に開き、系内に窒素を流し、常圧に戻した。オイルバス温度を約１６５℃に設定し、該フラスコを該オイルバスに浸漬してエバポレーターの回転を開始した。エバポレーターのパージバルブを開放したまま大気圧窒素下で約４０分間加熱したところで、水を含む２−エチル−１−ブタノールの蒸留が始まった。この状態を７時間保った後、パージバルブを閉め、系内を徐々に減圧し、系内の圧力が７４〜２５ｋＰａの状態で過剰の２−エチル−１−ブタノールを蒸留した。留分が出なくなった後、該フラスコをオイルバスからあげた。該フラスコが室温（２５℃）付近まで冷却されたのち、該フラスコをオイルバスからあげてパージバルブを徐々に開き系内の圧力を大気圧に戻した。該フラスコには反応液１１１４ｇが得られた。１１９Ｓｎ、１Ｈ、１３Ｃ−ＮＭＲの分析結果から、１，１，３，３−テトラ−ｎ−オクチル−１，３−ビス（２−エチルブチルオキシ）−ジスタンオキサンがジ−ｎ−オクチルスズオキシドに対して収率９９％で得られたことを確認した。同様の操作を１２回繰り返し、１，１，３，３−テトラ−ｎ−オクチル−１，３−ビス（２−エチルブチルオキシ）−ジスタンオキサンを合計１３３８０ｇ得た。
【０２６６】
工程（１５−２）：炭酸エステルの製造およびアルキルスズ組成物の回収
図５に示すような連続製造装置において、炭酸エステルを製造した。充填物Ｍｅｔａｌ  Ｇａｕｚｅ  ＣＹを充填した、内径１５１ｍｍ，有効長さ５０４０ｍｍの塔型反応器１０２に、移送ライン４から上記で製造した１，１，３，３−テトラ−ｎ−オクチル−１，３−ビス（２−エチルブチルオキシ）ジスタンオキサンを６０７４ｇ／ｈｒで供給し、移送ライン２から蒸留塔１０１で精製された２−エチル−１−ブタノールを１２２６０ｇ／ｈｒで供給した。該反応器内１０２は液温度が１６０℃になるようにヒーターおよびリボイラー１１２によって調整し、圧力が約１２０ｋＰａ−Ｇになるように圧力調節バルブによって調整した。該反応器内の滞留時間は約１７分であった。反応器上部から移送ライン６を経て水を含む２−エチル−１−ブタノール１２３４４ｇ／ｈｒを、および、供給ライン１を経て２−エチル−１−ブタノール９５８ｇ／ｈｒを、充填物Ｍｅｔａｌ  Ｇａｕｚｅ  ＣＹを充填しリボイラー１１１およびコンデンサー１２１を備えた蒸留塔１０１に輸送し、蒸留精製を行った。蒸留塔１０１の上部では高濃度の水を含む留分がコンデンサー１２１によって凝縮され回収ライン３から回収された。精製された２−エチル−１−ブタノールは、蒸留塔１０１の下部にある移送ライン２を経て塔型反応器１０２に輸送した。塔型反応器１０２の下部からジ−ｎ−オクチル−ビス（２−エチルブチルオキシ）スズと１，１，３，３−テトラ−ｎ−オクチル−１，３−ビス（２−エチルブチルオキシ）ジスタンオキサンを含む組成物（以下、触媒組成物という）を得、移送ライン５を経て薄膜蒸発装置１０３に供給した。薄膜蒸発装置１０３において２−エチル−１−ブタノールを留去し、コンデンサー１２３、移送ライン８および移送ライン４を経て塔型反応器１０２に戻した。薄膜蒸発装置１０３の下部から移送ライン７を経て触媒組成物を輸送し、ジ−ｎ−オクチル−ビス（２−エチルブチルオキシ）スズと１，１，３，３−テトラ−ｎ−オクチル−１，３−ビス（２−エチルブチルオキシ）ジスタンオキサンの流量が約６９４５ｇ／ｈｒになるように調節しオートクレーブ１０４に供給した。オートクレーブに移送ライン９より、二酸化炭素を９７３ｇ／ｈｒで供給し、オートクレーブ内圧を４ＭＰａ−Ｇに維持した。オートクレーブにおける温度を１２０℃に設定し、滞留時間を約４時間に調整し、二酸化炭素と触媒組成物との反応を行い、炭酸ビス（２−エチルブチル）を含む反応液を得た。該反応液を移送ライン１０と調節バルブを介して除炭槽１０５に移送し残存二酸化炭素を除去し、移送ライン１１から二酸化炭素を回収した。その後、該反応液を、移送ライン１２を経て約１４２℃、約０．５ｋＰａとした薄膜蒸発装置１０６に移送し、１，１，３，３−テトラ−ｎ−オクチル−１，３−ビス（２−エチルブチルオキシ）ジスタンオキサンの流量が約６０７４ｇ／ｈｒになるように調節し供給して、炭酸ビス（２−エチルブチル）を含む留分を得、一方で蒸発残渣を移送ライン１３と移送ライン４を介して、１，１，３，３−テトラ−ｎ−オクチル−１，３−ビス（２−エチルブチルオキシ）ジスタンオキサンの流量が約６０７４ｇ／ｈｒになるように調節し塔型反応器１０２に循環した。炭酸ビス���２−エチルブチル）を含む留分はコンデンサー１２６および移送ライン１４を経て、充填物Ｍｅｔａｌ  Ｇａｕｚｅ  ＣＹを充填しリボイラー１１７およびコンデンサー１２７を備えた蒸留塔１０７に９５９ｇ／ｈｒで供給して、蒸留精製を行った後、回収ライン１５から９９ｗｔ％の炭酸ビス（２−エチルブチル）を１０７５ｇ／ｈｒ得た。移送ライン１３の触媒組成物を１１９Ｓｎ，１Ｈ，１３Ｃ−ＮＭＲによる分析を行ったところ、１，１，３，３−テトラ−ｎ−オクチル−１，３−ビス（２−エチルブチルオキシ）ジスタンオキサンが含まれており、ジ−ｎ−オクチル−ビス（２−エチルブチルオキシ）スズは含まれていなかった。上記連続運転を約２２０時間行った後、抜き出しライン１６から触媒組成物を１８ｇ／ｈｒで抜き出し、一方で供給ライン１７から上記方法で製造した１，１，３，３−テトラ−ｎ−オクチル−１，３−ビス（２−エチルブチルオキシ）ジスタンオキサンを１８ｇ／ｈｒで供給し、抜き出しライン１６から、１，１，３，３−テトラ−ｎ−オクチル−１，３−ビス（２−エチルブチルオキシ）ジスタンオキサンを含むアルキルスズ組成物を１８０ｇ抜き出した。１１９Ｓｎ−ＮＭＲによる分析を行ったところ、１，１，３，３−テトラ−ｎ−オクチル−１，３−ビス（２−エチルブチルオキシ）ジスタンオキサンが約５５ｗｔ％含まれている以外に、トリ−ｎ−オクチル（２−エチルブチルオキシ）スズおよび−２４０〜−６０５ｐｐｍに、１，１，３，３−テトラ−ｎ−オクチル−１，３−ビス（２−エチルブチルオキシ）ジスタンオキサンの失活成分の複数のＮＭＲシフトが見られた。
【０２６７】
工程（１５−３）：１，１，３，３−テトラ−ｎ−オクチル−１，３−ビス（２−エチルブチルオキシ）ジスタンオキサンを含むアルキルスズ組成物の置換基交換反応
工程（１３−２）で得られたアルキルスズ組成物の代わりに工程（１５−２）で得られた１，１，３，３−テトラ−ｎ−オクチル−１，３−ビス（２−エチルブチルオキシ）ジスタンオキサンを含むアルキルスズ組成物１９５ｇを使用し、無水酢酸２２０ｇを使用（酢酸は使用しなかった）した以外は、実施例１３の工程（１３−３）と同様の方法をおこない、トリ−ｎ−オクチルアセトキシスズおよびジ−ｎ−オクチルジアセトキシスズ、および、１１９Ｓｎ−ＮＭＲにおいて−２４０〜−６０５ｐｐｍに複数の化学シフトを示すスズ原子を含有する有機スズ化合物の混合物を１９８ｇ得た。該混合物において、トリ−ｎ−オクチルアセトキシスズは２５．１ｗｔ％、ジ−ｎ−オクチルジアセトキシスズは５４．９ｗｔ％であった。
【０２６８】
工程（１５−４）：アルキル基再分配反応
窒素雰囲気下において、工程（１５−３）で得られた混合物１９６ｇを、工程（１３−３）で得られた混合物の代わりに使用した以外は、実施例１の工程（１３−４）と同様の方法をおこない、反応液を回収した。反応液について、１Ｈおよび１１９Ｓｎ−ＮＭＲ測定をおこなったところ、該反応液は、ジ−ｎ−オクチルジアセトキシスズとｎ−オクチルトリアセトキシスズを含有する混合物であり、該混合物中のジ−ｎ−オクチルジアセトキシスズは９６．３ｗｔ％であった。
【０２６９】
工程（１５−５）：ジアルキルスズ化合物のアルコキシ化
工程（１３−４）で得られた混合物の代わりに工程（１５−４）で得られた混合物１９５ｇを使用し、３−メチル−１−ブタノールの代わりに２−エチル−１−ブタノール２５８ｇを使用した以外は、実施例１３の工程（１３−５）と同様の方法をおこない、残留物を２３２ｇ得た。該残留物について１Ｈおよび１１９Ｓｎ−ＮＭＲ測定をおこなったところ、該残留物は、ジ−ｎ−オクチル−ビス（２−エチルブチルオキシ）スズを９５．７ｗｔ％含有していた。
【０２７０】
［実施例１６］
工程（１６−１）：置換基交換反応
図６のような装置を使用して反応をおこなった。
実施例１３の工程（１３−２）と同様の方法で得た失活体組成物を貯槽２０１に貯蔵した。蒸留塔を備えた撹拌槽２０４に、貯槽２０１よりライン２１を経て失活体組成物を４．２７ｋｇ投入した。該撹拌槽２０４を約４０℃に加熱し、貯槽２０２よりライン２２を経て酢酸０．９３ｋｇを撹拌槽２０４に投入した。約１時間撹拌をおこなったのち、撹拌槽２０４の系内を約０．１３ｋＰａに減圧し、撹拌槽２０４を焼く８０℃に加熱して、低沸成分の蒸留をおこない、ライン２４より低沸成分を０．９４ｋｇ回収した。続いて、該撹拌槽２０４内の圧力を窒素で大気圧に戻し、約１００℃に加熱して、貯槽２０３よりライン２３を経て無水酢酸を１．８７ｋｇ投入した。約３時間撹拌をおこなったのち、撹拌槽２０４内を約１ｋＰａに減圧し、該撹拌槽２０４を約１２０℃に加熱して、未反応の無水酢酸等の低沸成分を蒸留し、ライン２４より低沸成分を約１．７６ｋｇ回収した。撹拌槽２０４には残留物が得られた。該残留物をサンプリングし、１１９Ｓｎ、１Ｈ−ＮＭＲにより分析したところ、該残留物は、ジ−ｎ−オクチルスズジアセテートを４５．２ｗｔ％、トリ−ｎ−オクチルスズアセテートを２５．４ｗｔ％含有していた。
【０２７１】
工程（１６−２）：アルキル基再分配反応
引き続き、図６のような装置を使用して反応をおこなった。
残留物を含む撹拌槽２０４を、窒素で大気圧とし、約２００℃に加熱して約２時間撹拌をおこなった。撹拌槽２０４に得られた残留物をサンプリングし、１１９Ｓｎ、１Ｈ−ＮＭＲにより分析したところ、該残留物は、ジ−ｎ−オクチルスズジアセテートを９０．２ｗｔ％、トリ−ｎ−オクチルスズアセテートを約０．５ｗｔ％含有していた。続いて、該残留物を、ライン２５を経て、約２００℃に加熱し、系内を約０．２６ｋＰａに減圧した薄膜蒸発装置２０５にフィードし、蒸留分離をおこなった。気相成分をライン２７を経てコンデンサー２０７で凝縮し、撹拌槽２０８に回収した。一方の液相成分は、ライン２６を経て貯槽２０６に回収した。撹拌槽２０８に回収した化合物について１１９Ｓｎ、１Ｈ−ＮＭＲにより分析したところ、該残留物は、ジ−ｎ−オクチルスズジアセテートを９８．４ｗｔ％、トリ−ｎ−オクチルスズアセテートを約０．３ｗｔ％含有していた。一方、貯槽２０６に回収した液相成分は０．２８ｋｇであった。該液相成分をライン２０を経て貯槽２０１に移送し、工程（１６−１）の原料としてリサイクルした。
【０２７２】
工程（１６−３）：ジアルキルスズ化合物のアルコキシ化
蒸留塔を備えた撹拌槽２０８に、貯槽２１０よりライン３０を経て、ｎ−プロパノール（日本国、和光純薬工業社製、脱水）１５．３３ｋｇを投入した。撹拌槽２０８を密閉とした状態で約１００℃に加熱し、約４０時間反応をおこなったのち、未反応のｎ−プロパノールをライン２８より蒸留回収した。該蒸留成分は１５．３３ｋｇであり、ｎ−プロパノールを８６．８ｗｔ％、酢酸プロピルを１１．２ｗｔ％含有していた。
続いて、撹拌槽２０８に、貯槽２１１よりライン３１を経て、３−メチル−１−ブタノール３．７４ｋｇを投入した。撹拌槽２０８を約１３０℃に加熱し、約３時間撹拌した後、撹拌槽２０８の系内を減圧し、未反応の３−メチル−１−ブタノール等を含む低沸成分を、ライン２８より回収した。該低沸成分を３．２８ｋｇ回収したが、該低沸成分には３−メチル−１−ブタノールが６９．５ｗｔ％、ｎ−プロパノールが３０．５ｗｔ％含有されていた。
該撹拌槽２０８に得られた残留物をライン２９を介して貯槽２０９に回収した。該回収物をサンプリングし、１１９Ｓｎ、１Ｈ−ＮＭＲにより分析したところ、該回収物は、ジ−ｎ−オクチル−ビス（３−メチルブチルオキシ）スズを９７．１ｗｔ％含有していた。
【０２７３】
［実施例１７］
工程（１７−１）：置換基交換反応
図６のような装置を使用して反応をおこなった。
実施例１３の工程（１３−２）と同様の方法で得た１，１，３，３−テトラ−ｎ−オクチル−１，３−ビス（３−メチルブチルオキシ）ジスタンオキサンを含むアルキルスズ組成物を貯槽２０１に貯蔵した。蒸留塔を備えた撹拌槽２０４に、貯槽２０１よりライン２１を経て１，１，３，３−テトラ−ｎ−オクチル−１，３−ビス（３−メチルブチルオキシ）ジスタンオキサンを含むアルキルスズ組成物を４．５６ｋｇ投入し、酢酸の代わりにプロピオン酸（日本国、和光純薬工業社製）１．２３ｋｇを使用し、無水酢酸の代わりに無水プロピオン酸２．５４ｋｇを使用した以外は、実施例１６の工程（１６−１）と同様の方法をおこない、未反応の無水プロピオン酸等の低沸成分を蒸留し、ライン２４より低沸成分を約２．３７ｋｇ回収した。該低沸成分についてガスクロマトグラフィー分析をおこなったところ、該低沸成分は、プロピオン酸、無水プロピオン酸、３−メチル−１−ブタノールを含有していた。撹拌槽２０４には残留物が得られた。該残留物をサンプリングし、１１９Ｓｎ、１Ｈ−ＮＭＲにより分析したところ、該残留物は、ジ−ｎ−オクチル−ジ（プロピオニルオキシ）スズを４６．８ｗｔ％、トリ−ｎ−オクチル−（プロピオニルオキシ）スズを２５．３ｗｔ％含有していた。
【０２７４】
工程（１７−２）：アルキル基再分配反応
引き続き、図６のような装置を使用して反応をおこなった。
薄膜蒸発装置２０５の圧力を約０．１３ｋＰａとした以外は、実施例１６の工程（１６−２）と同様の方法をおこない、撹拌槽２０８に、ジ−ｎ−オクチル−ジ（プロピオニルオキシ）スズを９８．５ｗｔ％、トリ−ｎ−オクチル−プロピオニルオキシスズを約０．４ｗｔ％含有する混合物を得た。一方、貯槽２０６に液相成分を０．３１ｋｇ回収し、該液相成分をライン２０を経て貯槽２０１に移送し、工程（１７−１）の原料としてリサイクルした。
【０２７５】
工程（１７−３）：ジアルキルスズ化合物のアルコキシ化
ｎ−プロパノールの代わりにエタノール（日本国、和光純薬工業社製、脱水）１２．７３ｋｇを使用し、撹拌槽２０８を約８０℃に加熱し、約８０時間反応をおこなった以外は、実施例１６の工程（１６−３）と同様の方法をおこない、未反応のエタノールをライン２８より蒸留回収した。該蒸留成分は１３．２１ｋｇであり、エタノールを８３．７ｗｔ％、プロピオン酸エチルを１３．９ｗｔ％含有していた。
続いて、３−メチル−１−ブタノール３．９９ｋｇを撹拌槽２０８に投入し、実施例１６の工程（１６−３）と同様の方法をおこない、未反応の３−メチル−１−ブタノール等を含む低沸成分を、ライン２８より回収した。該低沸成分は３．２６ｋｇであり、該低沸成分には３−メチル−１−ブタノールを７４．５ｗｔ％、エタノールを２５．５ｗｔ％含有していた。
該撹拌槽２０８に得られた残留物をライン２９を介して貯槽２０９に回収した。該回収物をサンプリングし、１１９Ｓｎ、１Ｈ−ＮＭＲにより分析したところ、該回収物は、ジ−ｎ−オクチル−ビス（３−メチルブチルオキシ）スズを９７．９ｗｔ％含有していた。
【０２７６】
［実施例１８］
工程（１８−１）：置換基交換反応
図６のような装置を使用して反応をおこなった。
実施例１３の工程（１３−２）と同様の方法で得た１，１，３，３−テトラ−ｎ−オクチル−１，３−ビス（３−メチルブチルオキシ）ジスタンオキサンを含むアルキルスズ組成物の代わりに、実施例１５の工程（１５−２）と同様の方法で得た１，１，３，３−テトラ−ｎ−オクチル−１，３−ビス（２−エチルブチルオキシ）ジスタンオキサンを含むアルキルスズ組成物を貯槽２０１に貯蔵した。蒸留塔を備えた撹拌槽２０４に、貯槽２０１よりライン２１を経て１，１，３，３−テトラ−ｎ−オクチル−１，３−ビス（２−エチルブチルオキシ）ジスタンオキサンを含むアルキルスズ組成物を３．９５ｋｇ投入し、酢酸を０．８３ｋｇ、無水酢酸を１．６８ｋｇ使用した以外は、実施例１６の工程（１６−１）と同様の方法をおこない、未反応の無水酢酸等の低沸成分を蒸留し、ライン２４より低沸成分を約１．５９ｋｇ回収した。該低沸成分についてガスクロマトグラフィー分析をおこなったところ、該低沸成分は、酢酸、無水酢酸、２−エチル−１−ブタノールを含有していた。撹拌槽２０４には残留物が得られた。該残留物をサンプリングし、１１９Ｓｎ、１Ｈ−ＮＭＲにより分析したところ、該残留物は、ジ−ｎ−オクチルスズジアセテートを４４．８ｗｔ％、トリ−ｎ−オクチルスズアセテートを２５．２ｗｔ％含有していた。
【０２７７】
工程（１８−２）：アルキル基再分配反応
引き続き、図６のような装置を使用して反応をおこなった。
実施例１６の工程（１６−２）と同様の方法をおこない、撹拌槽２０８に、ジ−ｎ−オクチルスズジアセテートを９８．９ｗｔ％含有する混合物を得た。一方、貯槽２０６に液相成分を０．２４ｋｇ回収し、該液相成分を、ライン２０を経て貯槽２０１に移送し、工程（１８−１）の原料としてリサイクルした。
【０２７８】
工程（１８−３）：ジアルキルスズ化合物のアルコキシ化
ｎ−プロパノールの代わりにエタノール１０．７５ｋｇを使用し、撹拌槽２０８を約８０℃に加熱し、約１５０時間反応をおこなった以外は、実施例１６の工程（１６−３）と同様の方法をおこない、未反応のエタノールをライン２８より蒸留回収した。該蒸留成分は１０．９４ｋｇであり、エタノールを８５．２ｗｔ％、酢酸エチルを１２．２ｗｔ％含有していた。
続いて、３−メチル−１−ブタノールの代わりに２−エチル−１−ブタノール３．９１ｋｇを撹拌槽２０８に投入し、実施例１６の工程（１６−３）と同様の方法をおこない、未反応の２−エチル−１−ブタノール等を含む低沸成分を、ライン２８より回収した。該低沸成分は３．２９ｋｇであり、該低沸成分には２−エチル−１−ブタノールを７２．３ｗｔ％、エタノールを２１．３ｗｔ％含有していた。
該撹拌槽２０８に得られた残留物を、ライン２９を介して貯槽２０９に回収した。該回収物をサンプリングし、１１９Ｓｎ、１Ｈ−ＮＭＲにより分析したところ、該回収物は、ジ−ｎ−オクチル−ビス（２−エチルブチルオキシ）スズを９７．４ｗｔ％含有していた。
【０２７９】
［実施例１９］
工程（１９−１）：置換基交換反応
図６のような装置を使用して反応をおこなった。
実施例１３の工程（１３−２）と同様の方法で得た１，１，３，３−テトラ−ｎ−オクチル−１，３−ビス（３−メチルブチルオキシ）ジスタンオキサンを含むアルキルスズ組成物の代わりに、参考例３の工程（３−２）と同様の方法で得た１，１，３，３−テトラ−ｎ−ブチル−１，３−ジブチルオキシジスタンオキサンを含むアルキルスズ組成物を貯槽２０１に貯蔵した。蒸留塔を備えた撹拌槽２０４に、貯槽２０１よりライン２１を経て１，１，３，３−テトラ−ｎ−ブチル−１，３−ジブチルオキシジスタンオキサンを含むアルキルスズ組成物を５．４１ｋｇ投入し、酢酸の代わりにヘキサン酸を３．２１ｋｇ、無水酢酸の代わりに無水ヘキサン酸を６．８１ｋｇ使用した以外は、実施例１６の工程（１６−１）と同様の方法をおこない、未反応の無水ヘキサン酸等の低沸成分を蒸留し、ライン２４より低沸成分を約６．２９ｋｇ回収した。該低沸成分についてガスクロマトグラフィー分析をおこなったところ、該低沸成分は、ヘキサン酸、無水ヘキサン酸、ｎ−ブタノールを含有していた。撹拌槽２０４には残留物が得られた。該残留物をサンプリングし、１１９Ｓｎ、１Ｈ−ＮＭＲにより分析したところ、該残留物は、ジ−ｎ−ブチル−ジプロピオニルオキシスズを４７．３ｗｔ％、トリ−ｎ−ブチル−プロピオニルオキシスズを２０．７ｗｔ％含有していた。
【０２８０】
工程（１９−２）：アルキル基再分配反応
引き続き、図６のような装置を使用して反応をおこなった。
実施例１６の工程（１６−２）と同様の方法をおこない、撹拌槽２０８に、ジ−ｎ−ブチル−ジプロピオニルオキシスズを９０．２ｗｔ％含有する混合物を得た。一方、貯槽２０６に液相成分を０．４６ｋｇ回収し、該液相成分を、ライン２０を経て貯槽２０１に移送し、工程（１９−１）の原料としてリサイクルした。
【０２８１】
工程（１９−３）：ジアルキルスズ化合物のアルコキシ化
ｎ−プロパノールの代わりにｎ−ブタノール３２．５７ｋｇを使用し、撹拌槽２０８を約１２０℃に加熱し、約８０時間反応をおこなった以外は、実施例１６の工程（１６−３）と同様の方法をおこない、未反応のｎ−ブタノールをライン２８より蒸留回収した。該蒸留成分は３３．９７ｋｇであり、ｎ−ブタノールを８３．８ｗｔ％、ヘキサン酸ブチルを１４．７ｗｔ％含有していた。
該撹拌槽２０８に得られた残留物を、ライン２９を介して貯槽２０９に回収した。該回収物をサンプリングし、１１９Ｓｎ、１Ｈ−ＮＭＲにより分析したところ、該回収物は、ジ−ｎ−ブチル−ジ（ｎ−ブチルオキシ）スズを７６．１ｗｔ％、トリ−ｎ−ブチル−（ｎ−ブチルオキシ）スズを１０．９ｗｔ％含有していた。
【０２８２】
［実施例２０］
工程（２０−１）：置換基交換反応
図６のような装置を使用して反応をおこなった。
実施例１３の工程（１３−２）と同様の方法で得た１，１，３，３−テトラ−ｎ−オクチル−１，３−ビス（３−メチルブチルオキシ）ジスタンオキサンを含むアルキルスズ組成物の代わりに、参考例３の工程（３−２）と同様の方法で得た１，１，３，３−テトラ−ｎ−ブチル−１，３−ジブチルオキシジスタンオキサンを含むアルキルスズ組成物を貯槽２０１に貯蔵した。蒸留塔を備えた撹拌槽２０４に、貯槽２０１よりライン２１を経て１，１，３，３−テトラ−ｎ−ブチル−１，３−ジブチルオキシジスタンオキサンを含むアルキルスズ組成物を５．４１ｋｇ投入し、酢酸の代わりにヘキサン酸を３．２１ｋｇ、無水酢酸の代わりに無水ヘキサン酸を６．８１ｋｇ使用した以外は、実施例１６の工程（１６−１）と同様の方法をおこない、未反応の無水ヘキサン酸等の低沸成分を蒸留し、ライン２４より低沸成分を約６．２９ｋｇ回収した。該低沸成分についてガスクロマトグラフィー分析をおこなったところ、該低沸成分は、ヘキサン酸、無水ヘキサン酸、ｎ−ブタノールを含有していた。撹拌槽２０４には残留物が得られた。該残留物をサンプリングし、１１９Ｓｎ、１Ｈ−ＮＭＲにより分析したところ、該残留物は、ジ−ｎ−ブチル−ジプロピオニルオキシスズを４７．３ｗｔ％、トリ−ｎ−ブチル−プロピオニルオキシスズを２０．７ｗｔ％含有していた。
【０２８３】
工程（２０−２）：アルキル基再分配反応
引き続き、図６のような装置を使用して反応をおこなった。
実施例１６の工程（１６−２）と同様の方法をおこない、撹拌槽２０８に、ジ−ｎ−ブチル−ジプロピオニルオキシスズを９０．２ｗｔ％含有する混合物を得た。一方、貯槽２０６に液相成分を０．４６ｋｇ回収し、該液相成分を、ライン２０を経て貯槽２０１に移送し、工程（１９−１）の原料としてリサイクルした。
【０２８４】
工程（２０−３）：ジアルキルスズ化合物のアルコキシ化
ｎ−プロパノールの代わりにｎ−ブタノール３２．５７ｋｇを使用し、撹拌槽２０８を約１２０℃に加熱し、約８０時間反応をおこなった以外は、実施例１６の工程（１６−３）と同様の方法をおこない、未反応のｎ−ブタノールをライン２８より蒸留回収した。該蒸留成分は３３．９７ｋｇであり、ｎ−ブタノールを８３．８ｗｔ％、ヘキサン酸ブチルを１４．７ｗｔ％含有していた。
該撹拌槽２０８に得られた残留物を、ライン２９を介して貯槽２０９に回収した。該回収物をサンプリングし、１１９Ｓｎ、１Ｈ−ＮＭＲにより分析したところ、該回収物は、ジ−ｎ−ブチル−ジ（ｎ−ブチルオキシ）スズを７６．１ｗｔ％、トリ−ｎ−ブチル−（ｎ−ブチルオキシ）スズを１０．９ｗｔ％含有していた。
【０２８５】
［実施例２１］
工程（２１−１）：再生されたジアルキルスズジアルコキシド化合物を使用した炭酸エステルの製造
実施例１５の工程（１５−２）において、抜き出しライン１６よりアルキルスズアルコキシド触媒組成物を１８ｇ／ｈｒで抜き出し、一方で供給ライン１７から、実施例１８の工程（１８−３）で得た、ジ−ｎ−オクチル−ビス（２−エチルブチルオキシ）スズを９７．４ｗｔ％含有する混合物を１８ｇ／ｈｒで供給した。再生されたジ−ｎ−オクチル−ビス（２−エチルブチルオキシ）スズは、ライン４を経て塔型反応器１０２に供給された。実施例１５の工程（１５−２）と同様の方法で運転をおこない、ライン１５より９９ｗｔ％の炭酸ビス（２−エチルブチル）を約１０７５ｇ／ｈｒで回収した。炭酸ビス（２−エチルブチル）の回収量は、再生させたジ−ｎ−オクチル−ビス（２−エチルブチルオキシ）スズを使用する前後で変化しなかった。
【０２８６】
［実施例２２］
工程（２２−１）：炭酸エステルの製造
図７に示すような連続製造装置において炭酸エステルを製造した。
実施例１６の工程（１６−３）で得た、ジ−ｎ−オクチル−ビス（３−メチルブチルオキシ）スズを９７．１ｗｔ％含有する混合物を、ライン４１を介して、オートクレーブ４０１に６９４４ｇ／ｈｒでフィードした。ライン４２より二酸化炭素を１３９０ｇ／Ｈｒで該オートクレーブに供給し、オートクレーブ内圧を４ＭＰａ−Ｇに維持した。オートクレーブにおける温度を１２０℃に設定し、滞留時間を約４時間に調整し、二酸化炭素とジ−ｎ−オクチル−ビス（３−メチルブチルオキシ）スズとの反応を行い、炭酸ビス（３−メチルブチル）を含む反応液を得た。該反応液をライン４３と調節バルブを介して除炭槽４０２に７２５３ｇ／ｈｒで移送し、残存している二酸化炭素を除去し、ライン４４から二酸化炭素を回収した。その後、該反応液を、ライン４５を経て約１４２℃、約０．５ｋＰａとした薄膜蒸発装置４０３に移送し、炭酸ビス（３−メチルブチル）を含む留分を得た。炭酸ビス（３−メチルブチル）を含む留分はコンデンサー４０５およびライン４７を経て、充填物Ｍｅｔａｌ  Ｇａｕｚｅ  ＣＹを充填し、リボイラー４０８およびコンデンサー４０７を備えた蒸留塔４０６に供給して、蒸留精製を行った。ライン４９から９９ｗｔ％の炭酸ビス（３−メチルブチル）を１３５１ｇ／ｈｒで得た。一方、薄膜蒸発装置４０３で分離された液相成分を、ライン４６を経て約５８９９０ｇ／Ｈｒで貯槽４０４に回収した。該液相成分をサンプリングし、１１９Ｓｎ、１Ｈ−ＮＭＲにより分析したところ、該液相成分は、１，１，３，３−テトラ−ｎ−オクチル−１，３−ビス（３−メチルブチルオキシ）ジスタンオキサンを約９８ｗｔ％含有する混合物であった。
【０２８７】
工程（２２−２）：置換基交換反応
工程（２２−１）で貯槽４０４に回収した液相成分を、ライン５３を介して、蒸留塔を具備した撹拌槽４０５に４．１１ｋｇフィードした。該撹拌槽４０５を約４０℃に加熱し、ライン５５より酢酸１．１８ｋｇを撹拌槽４０５に投入した。約１時間撹拌をおこなったのち、撹拌槽４０５の系内を約０．１３ｋＰａに減圧し、撹拌槽４０５を約８０℃に加熱して、低沸成分の蒸留をおこない、ライン５５より低沸成分を０．９８ｋｇ回収した。続いて、該撹拌槽４０５内の圧力を窒素で大気圧に戻し、約１００℃に加熱して、ライン５５を経て無水酢酸を１．６７ｋｇ投入した。約３時間撹拌をおこなったのち、撹拌槽４０５内を約１ｋＰａに減圧し、該撹拌槽４０５を約１２０℃に加熱して、未反応の無水酢酸等の低沸成分を蒸留し、ライン５５より低沸成分を約１．８２ｋｇ回収した。該低沸成分についてガスクロマトグラフィー分析をおこなったところ、該低沸成分は、酢酸、無水酢酸、３−メチル−１−ブタノールを含有していた。撹拌槽４０５には残留物が得られた。該残留物をサンプリングし、１１９Ｓｎ、１Ｈ−ＮＭＲにより分析したところ、該残留物は、ジ−ｎ−オクチルスズジアセテートを９０．７ｗｔ％含有していた。
【０２８８】
工程（２２−３）：ジアルキルスズ化合物のアルコキシ化
蒸留塔を備えた撹拌槽４０５に、ライン５５より、ｎ−プロパノール１４．５６ｋｇを投入した。撹拌槽４０５を密閉とした状態で約１００℃に加熱し、約４０時間反応をおこなったのち、未反応のｎ−プロパノールをライン５５より蒸留回収した。該蒸留成分は１４．５６ｋｇであり、ｎ−プロパノールを８６．９ｗｔ％、酢酸プロピルを１１．２ｗｔ％含有していた。
続いて、撹拌４０５に、ライン５５より、３−メチル−１−ブタノール３．５５ｋｇを投入した。撹拌槽４０５を約１３０℃に加熱し、約３時間撹拌した後、撹拌槽４０５の系内を減圧し、未反応の３−メチル−１−ブタノール等を含む低沸成分を、ライン５５より回収した。該低沸成分を３．１１ｋｇ回収したが、該低沸成分には３−メチル−１−ブタノールが６９．５ｗｔ％、ｎ−プロパノールが３０．５ｗｔ％含有されていた。
該撹拌槽４０５に得られた残留物をライン５６を介して貯槽４０６に回収した。該回収物をサンプリングし、１１９Ｓｎ、１Ｈ−ＮＭＲにより分析したところ、該回収物は、ジ−ｎ−オクチル−ビス（３−メチルブチルオキシ）スズを９６．０ｗｔ％含有していた。
【０２８９】
工程（２２−４）：炭酸エステルの製造
実施例１６の工程（１６−３）で得た、ジ−ｎ−オクチル−ビス（３−メチルブチルオキシ）スズを９７．１ｗｔ％含有する混合物の代わりに、工程（２２−３）で得たジ−ｎ−オクチル−ビス（３−メチルブチルオキシ）スズを含有する回収物を使用した以外は、工程（２１−１）と同様の方法を実施し、ライン４９から９９ｗｔ％の炭酸ビス（３−メチルブチル）を１３５０ｇ／ｈｒで得た。
【０２９０】
［実施例２３］
工程（２３−１）：炭酸エステルの製造
図７に示すような連続製造装置において炭酸エステルを製造した。
実施例１８の工程（１８−３）で得た、ジ−ｎ−オクチル−ビス（２−エチルブチルオキシ）スズを９７．４ｗｔ％含有する混合物を、ライン４１を介して、オートクレーブ４０１に７３１８ｇ／ｈｒでフィードした。ライン４２より二酸化炭素を９７３ｇ／ｈｒで該オートクレーブに供給し、オートクレーブ内圧を４ＭＰａ−Ｇに維持した。オートクレーブにおける温度を１２０℃に設定し、滞留時間を約４時間に調整し、二酸化炭素とジ−ｎ−オクチル−ビス（２−エチルブチルオキシ）スズとの反応を行い、炭酸ビス（２−エチルブチル）を含む反応液を得た。該反応液をライン４３と調節バルブを介して除炭槽４０２に８１８８ｇ／ｈｒで移送し、残存している二酸化炭素を除去し、ライン４４から二酸化炭素を回収した。その後、該反応液を、ライン４５を経て約１５０℃、約０．５ｋＰａとした薄膜蒸発装置４０３に移送し、炭酸ビス（２−エチルブチル）を含む留分を得た。炭酸ビス（２−エチルブチル）を含む留分はコンデンサー４０５およびライン４７を経て、充填物Ｍｅｔａｌ  Ｇａｕｚｅ  ＣＹを充填し、リボイラー４０８およびコンデンサー４０７を備えた蒸留塔４０６に供給して、蒸留精製を行った。ライン４９から９９ｗｔ％の炭酸ビス（２−エチルブチル）を１３５１ｇ／ｈｒで得た。一方、薄膜蒸発装置４０３で分離された液相成分を、ライン４６を経て約６０７４ｇ／ｈｒで貯槽４０４に回収した。該液相成分をサンプリングし、１１９Ｓｎ、１Ｈ−ＮＭＲにより分析したところ、該液相成分は、１，１，３，３−テトラ−ｎ−オクチル−１，３−ビス（２−エチルブチルオキシ）ジスタンオキサンを約９８ｗｔ％含有する混合物であった。
【０２９１】
工程（２３−２）：置換基交換反応
工程（２１−１）で貯槽４０４に回収した液相成分の代わりに工程（２３−１）で貯槽４０４に回収した液相成分を２．０４ｋｇフィードし、酢酸０．５５ｋｇを使用し、無水酢酸を０．７８ｋｇ使用した以外は、実施例２２の工程（２２−２）と同様の方法をおこない、ライン５５より低沸成分を約０．８６ｋｇ回収した。該低沸成分についてガスクロマトグラフィー分析をおこなったところ、該低沸成分は、酢酸、無水酢酸、２−エチル−１−ブタノールを含有していた。撹拌槽４０５には残留物が得られた。該残留物をサンプリングし、１１９Ｓｎ、１Ｈ−ＮＭＲにより分析したところ、該残留物は、ジ−ｎ−オクチルスズジアセテートを８８．１ｗｔ％含有していた。
工程（２３−３）：ジアルキルスズ化合物のアルコキシ化
ｎ−プロパノールの代わりにエタノール５．２８ｋｇを使用した以外は、実施例２２の工程（２２−３）と同様の方法をおこない、ライン５５より蒸留成分を５．３８ｋｇ回収した。該蒸留成分はエタノールを８５．３ｗｔ％、酢酸エチルを１２．３ｗｔ％含有していた。
続いて、３−メチル−１−ブタノールの代わりに２−エチル−１−ブタノール１．９２ｋｇを使用した以外は、実施例２２の工程（２２−３）と同様の方法をおこない、低沸成分を１．５２ｋｇ回収した。該撹拌槽４０５に得られた残留物をライン５６を介して貯槽４０６に回収した。該回収物をサンプリングし、１１９Ｓｎ、１Ｈ−ＮＭＲにより分析したところ、該回収物は、ジ−ｎ−オクチル−ビス（２−エチルブチルオキシ）スズを９６．５ｗｔ％含有していた。
【０２９２】
工程（２３−４）：炭酸エステルの製造
実施例１６の工程（１６−３）で得た、ジ−ｎ−オクチル−ビス（２−エチルブチルオキシ）スズを９７．４ｗｔ％含有する混合物の代わりに、工程（２３−３）で得たジ−ｎ−オクチル−ビス（２−エチルブチルオキシ）スズを含有する回収物を使用した以外は、工程（２２−１）と同様の方法を実施し、ライン４９から９９ｗｔ％の炭酸ビス（２−エチルブチル）を１３５０ｇ／ｈｒで得た。
【０２９３】
［実施例２４］
工程（２４−１）：炭酸エステルの製造
図７に示すような連続製造装置において炭酸エステルを製造した。
実施例１９の工程（１９−３）で得た、ジ−ｎ−ブチル−ジ（ｎ−ブチルオキシ）スズを７６．１ｗｔ％含有する混合物を、ライン４１を介して、オートクレーブ４０１に６６６６ｇ／ｈｒでフィードした。ライン４２より二酸化炭素を９７０ｇ／ｈｒで該オートクレーブに供給し、オートクレーブ内圧を４ＭＰａ−Ｇに維持した。オートクレーブにおける温度を１２０℃に設定し、滞留時間を約４時間に調整し、二酸化炭素とジ−ｎ−ブチル−ジ（ｎ−ブチルオキシ）スズとの反応を行い、炭酸ジ（ｎ−ブチル）を含む反応液を得た。該反応液をライン４３と調節バルブを介して除炭槽４０２に７７２２ｇ／ｈｒで移送し、残存している二酸化炭素を除去し、ライン４４から二酸化炭素を回収した。その後、該反応液を、ライン４５を経て約１５０℃、約０．５ｋＰａとした薄膜蒸発装置４０３に移送し、炭酸ジ（ｎ−ブチル）を含む留分を得た。炭酸ジ（ｎ−ブチル）を含む留分はコンデンサー４０５およびライン４７を経て、充填物Ｍｅｔａｌ  Ｇａｕｚｅ  ＣＹを充填し、リボイラー４０８およびコンデンサー４０７を備えた蒸留塔４０６に供給して、蒸留精製を行った。ライン４９から９９ｗｔ％の炭酸ジ（ｎ−ブチル）を１１６５ｇ／ｈｒで得た。一方、薄膜蒸発装置４０３で分離された液相成分を、ライン４６を経て貯槽４０４に回収した。該液相成分をサンプリングし、１１９Ｓｎ、１Ｈ−ＮＭＲにより分析したところ、該液相成分は、１，１，３，３−テトラ−ｎ−ブチル−１，３−ジ（ｎ−ブチルオキシ）ジスタンオキサンを約７７ｗｔ％含有する混合物であった。
【０２９４】
工程（２４−２）：置換基交換反応
工程（２１−１）で貯槽４０４に回収した液相成分の代わりに工程（２４−１）で貯槽４０４に回収した液相成分を４．０６ｋｇフィードし、酢酸の代わりにヘキサン酸２．５５ｋｇを使用し、無水酢酸の代わりに無水ヘキサン酸を４．９９ｋｇ使用した以外は、実施例２２の工程（２２−２）と同様の方法をおこない、ライン５５より低沸成分を約４．７４ｋｇ回収した。該低沸成分についてガスクロマトグラフィー分析をおこなったところ、該低沸成分は、ヘキサン酸、無水ヘキサン酸、ｎ−ブタノールを含有していた。撹拌槽４０５には残留物が得られた。該残留物をサンプリングし、１１９Ｓｎ、１Ｈ−ＮＭＲにより分析したところ、該残留物は、ジ−ｎ−ブチル−ジプロピオニルオキシスズを５６．４ｗｔ％含有していた。
【０２９５】
工程（２４−３）：ジアルキルスズ化合物のアルコキシ化
ｎ−プロパノールの代わりにｎ−ブタノール２４．５９ｋｇを使用した以外は、実施例２２の工程（２２−３）と同様の方法をおこない、ライン５５より蒸留成分を２５．５１ｋｇ回収した。該蒸留成分はｎ−ブタノールを８３．７ｗｔ％、ヘキサン酸ブチルを１４．８ｗｔ％含有していた。一方、該撹拌槽４０５に得られた残留物をライン５６を介して貯槽４０６に回収した。該回収物をサンプリングし、１１９Ｓｎ、１Ｈ−ＮＭＲにより分析したところ、該回収物は、ジ−ｎ−ブチル−ジ（ｎ−ブチルオキシ）スズを７７．２ｗｔ％含有していた。
【０２９６】
工程（２４−４）：炭酸エステルの製造
実施例１６の工程（１６−３）で得た、ジ−ｎ−ブチル−ジ（ｎ−ブチルオキシ）スズを含有する混合物の代わりに、工程（２４−３）で得たジ−ｎ−ブチル−ジ（ｎ−ブチルオキシ）スズを含有する回収物を使用した以外は、工程（２４−１）と同様の方法を実施し、ライン４９から９９ｗｔ％の炭酸ジ（ｎ−ブチル）を１１６５ｇ／ｈｒで得た。
【０２９７】
［実施例２５］
工程（２５−１）：ジアルキルスズ触媒の製造
ジ−ｎ−オクチルスズオキシド８９０ｇおよび２−エチル−１−ブタノール２８０３ｇを使用した以外は、実施例１５の工程（１５−１）と同様の方法をおこない、１，１，３，３−テトラ−ｎ−オクチル−１，３−ビス（２−エチルブチルオキシ）−ジスタンオキサンを含有する溶液を得た。１，１，３，３−テトラ−ｎ−オクチル−１，３−ビス（２−エチルブチルオキシ）−ジスタンオキサンは、ジ−ｎ−オクチルスズオキシドに対して収率９９％で得られた。同様の操作を１２回繰り返し、１，１，３，３−テトラ−ｎ−オクチル−１，３−ビス（２−エチルブチルオキシ）−ジスタンオキサンを合計１３４００ｇ得た。
【０２９８】
工程（２５−２）：炭酸エステルの製造
図８に示すような連続製造装置において、炭酸エステルを製造した。充填物Ｍｅｔａｌ  Ｇａｕｚｅ  ＣＹを充填した、内径１５１ｍｍ，有効長さ５０４０ｍｍの塔型反応器６０４に、ライン６０から上記で製造した１，１，３，３−テトラ−ｎ−オクチル−１，３−ビス（２−エチルブチルオキシ）ジスタンオキサンを６０７４ｇ／ｈｒで供給し、ライン６２から蒸留塔６０１で精製された２−エチル−１−ブタノールを１２２６０ｇ／ｈｒで供給した。該反応器内６０４は液温度が１６０℃になるようにヒーターおよびリボイラー６０５によって調整し、圧力が約１２０ｋＰａ−Ｇになるように圧力調節バルブによって調整した。反応器上部からライン６４を経て水を含む２−エチル−１−ブタノール１２３４４ｇ／ｈｒを、および、ライン６１を経て２−エチル−１−ブタノール９５８ｇ／ｈｒを、充填物Ｍｅｔａｌ  Ｇａｕｚｅ  ＣＹを充填しリボイラー６０３およびコンデンサー６０２を備えた蒸留塔６０１に輸送し、蒸留精製を行った。蒸留塔６０１の上部では高濃度の水を含む留分がコンデンサー６０２によって凝縮されライン６３から回収された。精製された２−エチル−１−ブタノールは、蒸留塔６０１の下部にあるライン６２を経て塔型反応器６０４に輸送した。塔型反応器６０４の下部からジ−ｎ−オクチル−ビス（２−エチルブチルオキシ）スズと１，１，３，３−テトラ−ｎ−オクチル−１，３−ビス（２−エチルブチルオキシ）ジスタンオキサンを含むアルキルスズアルコキシド触媒組成物を得、ライン６５を経て薄膜蒸発装置６０６に供給した。薄膜蒸発装置６０６において２−エチル−１−ブタノールを留去した。薄膜蒸発装置６０６の下部からライン６６を経てアルキルスズアルコキシド触媒組成物を輸送し、ジ−ｎ−オクチル−ビス（２−エチルブチルオキシ）スズと１，１，３，３−テトラ−ｎ−オクチル−１，３−ビス（２−エチルブチルオキシ）ジスタンオキサンの流量が約６９４５ｇ／ｈｒになるように調節しオートクレーブ６０８に供給した。オートクレーブにライン６９より、二酸化炭素を９７３ｇ／ｈｒで供給し、オートクレーブ内圧を４ＭＰａ−Ｇに維持した。オートクレーブにおける温度を１２０℃に設定し、滞留時間を約４時間に調整し、二酸化炭素とアルキルスズアルコキシド触媒組成物との反応を行い、炭酸ビス（２−エチルブチル）を含む反応液を得た。該反応液をライン７０と調節バルブを介して除炭槽６０９に移送し残存二酸化炭素を除去し、ライン７１から二酸化炭素を回収した。その後、該反応液を、ライン７２を経て約１４２℃、約０．５ｋＰａとした薄膜蒸発装置６１０に移送し、１，１，３，３−テトラ−ｎ−オクチル−１，３−ビス（２−エチルブチルオキシ）ジスタンオキサンの流量が約６０７４ｇ／ｈｒになるように調節し供給して、炭酸ビス（２−エチルブチル）を含む留分を得、一方で蒸発残渣をライン７３を介して、貯槽６１５に回収した。該回収成分は、１，１，３，３−テトラ−ｎ−オクチル−１，３−ビス（２−エチルブチルオキシ）ジスタンオキサンであった。炭酸ビス（２−エチルブチル）を含む留分はコンデンサー６１１およびライン７４を経て、充填物Ｍｅｔａｌ  Ｇａｕｚｅ  ＣＹを充填しリボイラー６１３およびコンデンサー６１２を備えた蒸留塔６１４に９５９ｇ／ｈｒで供給して、蒸留精製を行った後、ライン７５から９９ｗｔ％の炭酸ビス（２−エチルブチル）を１０７５ｇ／ｈｒ得た。
【０２９９】
工程（２５−３）：置換基交換反応
工程（２５−２）で貯槽６１５に回収した蒸発残渣を、ライン７６を介して、蒸留塔を具備した撹拌槽６１６に３．１６ｋｇフィードした。該撹拌槽６１６を約４０℃に加熱し、ライン７７より酢酸１．０３ｋｇを撹拌槽６１６に投入した。約１時間撹拌をおこなったのち、撹拌槽６１６の系内を約０．１３ｋＰａに減圧し、撹拌槽６１６を約８０℃に加熱して、低沸成分の蒸留をおこない、ライン７９より低沸成分を０．８５ｋｇ回収した。該低沸成分についてガスクロマトグラフィー分析をおこなったところ、該低沸成分は、酢酸、２−メチル−１−ブタノールを含有していた。続いて、該撹拌槽６１６内の圧力を窒素で大気圧に戻し、約１００℃に加熱して、ライン７７を経て無水酢酸を１．４６ｋｇ投入した。約３時間撹拌をおこなったのち、撹拌槽６１６内を約１ｋＰａに減圧し、該撹拌槽６１６を約１２０℃に加熱して、未反応の無水酢酸等の低沸成分を蒸留し、ライン７９より低沸成分を約１．５９ｋｇ回収した。撹拌槽６１６には残留物が得られた。該残留物をサンプリングし、１１９Ｓｎ、１Ｈ−ＮＭＲにより分析したところ、該残留物は、ジ−ｎ−オクチルスズジアセテートを９０．５ｗｔ％含有していた。
【０３００】
工程（２５−４）：ジアルキルスズ化合物のアルコキシ化
蒸留塔を備えた撹拌槽６１６に、ライン７７より、ｎ−プロパノール１３．７３ｋｇを投入した。撹拌槽４０５を密閉とした状態で約１００℃に加熱し、約４０時間反応をおこなったのち、未反応のｎ−プロパノールをライン７９より蒸留回収した。該蒸留成分は１３．７３ｋｇであり、ｎ−プロパノールを８７．８ｗｔ％、酢酸プロピルを１０．４ｗｔ％含有していた。
続いて、撹拌槽６１６に、ライン７７より、２−エチル−１−ブタノール３．１１ｋｇを投入した。撹拌槽６１６を約１３０℃に加熱し、約３時間撹拌した後、撹拌槽６１６の系内を減圧し、未反応の３−メチル−１−ブタノール等を含む低沸成分を、ライン７９より回収した。該低沸成分を２．８０ｋｇ回収したが、該低沸成分には２−エチル−１−ブタノールが７０．１ｗｔ％、ｎ−プロパノールが２８．９ｗｔ％含有されていた。
該撹拌槽６１６に得られた残留物をライン７８を介して貯槽６１７に回収した。該回収物をサンプリングし、１１９Ｓｎ、１Ｈ−ＮＭＲにより分析したところ、該回収物は、ジ−ｎ−オクチル−ビス（２−エチルブチルオキシ）スズを９７．０ｗｔ％含有していた。
【０３０１】
工程（２５−５）：炭酸エステルの製造
工程（２５−１）で得た、１，１，３，３−テトラ−ｎ−オクチル−１，３−ビス（２−エチルブチルオキシ）ジスタンオキサンを含有する混合物の代わりに、工程（２５−４）で得たジ−ｎ−オクチル−ビス（２−エチルブチルオキシ）スズを含有する回収物を使用した以外は、工程（２４−１）と同様の方法を実施し、ライン７５から９９ｗｔ％の炭酸ビス（２−エチルブチル）を１０７５ｇ／ｈｒで得た。
【０３０２】
［実施例２６］
工程（２６−１）：ジアルキルスズ触媒の製造
ジ−ｎ−オクチルスズオキシド９６３ｇおよび３−メチル−１−ブタノール２１２０ｇを使用した以外は、実施例１３の工程（１３−１）と同様の方法をおこない、反応液１１２０ｇを得た。１１９Ｓｎ、１Ｈ、１３Ｃ−ＮＭＲの分析結果から、１，１，３，３−テトラ−ｎ−オクチル−１，３−ビス（３−メチルブチルオキシ）−ジスタンオキサンがジ−ｎ−オクチルスズオキシドに対して収率９９％で得られたことを確認した。同様の操作を１２回繰り返し、を合計１３９９０ｇ得た。
【０３０３】
工程（２６−２）：炭酸エステルの製造
図８に示すような連続製造装置において、炭酸エステルを製造した。
ライン６０より、１，１，３，３−テトラ−ｎ−オクチル−１，３−ビス（２−エチルブチルオキシ）ジスタンオキサンの代わりに、工程（２６−１）で得られた１，１，３，３−テトラ−ｎ−オクチル−１，３−ビス（３−メチルブチルオキシ）−ジスタンオキサンを使用し、２−エチル−１−ブタノールの代わりに３−メチル−１−ブタノールを使用した以外は、実施例２４の工程（２４−２）と同様の方法をおこない、ライン７５から９９ｗｔ％の炭酸ビス（３−メチルブチル）を９４０ｇ／ｈｒ得た。一方、薄膜蒸発装置６１０における蒸発残渣を、ライン７３を介して貯槽６１５に貯蔵した。該蒸発残渣は、１，１，３，３−テトラ−ｎ−オクチル−１，３−ビス（３−メチルブチルオキシ）−ジスタンオキサンであった。
【０３０４】
工程（２６−３）：置換基交換反応
工程（２６−２）で貯槽６１５に回収した蒸発残渣を、ライン７６を介して、蒸留塔を具備した撹拌槽６１６に２．８６ｋｇフィードし、酢酸の代わりにプロピオン酸１．００ｋｇを使用し、無水酢酸の代わりに無水プロピオン酸を１．４７ｋｇ使用した以外は、実施例２４の工程（２４−３）と同様の方法をおこない、撹拌槽６１６に残留物を得た。該残留物をサンプリングし、１１９Ｓｎ、１Ｈ−ＮＭＲにより分析したところ、該残留物は、ジ−ｎ−オクチル−ジプロピオニルオキシスズを９０．２ｗｔ％含有していた。
【０３０５】
工程（２６−４）：ジアルキルスズ化合物のアルコキシ化
ｎ−プロパノールの代わりにエタノール７．７８ｋｇを使用した以外は、実施例２４の工程（２４−４）と同様の方法をおこない、ライン７９より蒸留回収した。該蒸留成分は８．０７ｋｇであり、エタノールを８３．０ｗｔ％、プロピオン酸エチルを１４．０ｗｔ％含有していた。
続いて、２−エチル−１−ブタノールの代わりに３−メチル−１−ブタノール２．４４ｋｇを使用し、未反応の３−メチル−１−ブタノール等を含む低沸成分を、ライン７９より回収した。該低沸成分を２．０５ｋｇ回収したが、該低沸成分には３−メチル−１−ブタノールが７２．２ｗｔ％、エタノールが２４．９ｗｔ％含有されていた。
該撹拌槽６１６に得られた残留物を、ライン７８を介して貯槽６１７に回収した。該回収物をサンプリングし、１１９Ｓｎ、１Ｈ−ＮＭＲにより分析したところ、該回収物は、ジ−ｎ−オクチル−ビス（３−メチルブチルオキシ）スズを９５．０ｗｔ％含有していた。
【０３０６】
工程（２６−５）：炭酸エステルの製造
工程（２６−１）で得た、１，１，３，３−テトラ−ｎ−オクチル−１，３−ビス（２−エチルブチルオキシ）ジスタンオキサンを含有する混合物の代わりに、工程（２６−４）で得たジ−ｎ−オクチル−ビス（３−メチルブチルオキシ）スズを含有する回収物を使用した以外は、工程（２６−１）と同様の方法を実施し、ライン７５から９９ｗｔ％の炭酸ビス（３−メチルブチル）を９４０ｇ／ｈｒで得た。
【０３０７】
［実施例２７］
工程（２７−１）：１，１，３，３−テトラ−ｎ−ブチル−１，３−ビス（３−メチルブチルオキシ）ジスタンオキサンを含むアルキルスズ組成物の回収
参考例１の工程（Ａ−２）において、連続運転を約２３０時間行った後、抜き出しライン１６から１，１，３，３−テトラ−ｎ−ブチル−１，３−ビス（３−メチルブチルオキシ）ジスタンオキサンを含むアルキルスズ組成物を１８ｇ／ｈｒで抜き出し、一方で供給ライン１７から、参考例１の工程（Ａ−１）で製造した１，１，３，３−テトラ−ｎ−ブチル−１，３−ビス（３−メチルブチルオキシ）ジスタンオキサンを１８ｇ／ｈｒで供給した。１１９Ｓｎ−ＮＭＲによる分析を行ったところ、１，１，３，３−テトラ−ｎ−ブチル−１，３−ビス（３−メチルブチルオキシ）ジスタンオキサンが約５０ｗｔ％含まれている以外に、トリ−ｎ−ブチル（３−メチルブチルオキシ）スズおよび−２４０〜−６０５ｐｐｍに、１，１，３，３−テトラ−ｎ−ブチル−１，３−ビス（３−メチルブチルオキシ）ジスタンオキサンの失活成分の複数のＮＭＲシフトが見られた。
【０３０８】
工程（２７−２）：置換基交換反応
図６のような装置を使用して反応をおこなった。
実施例１３の工程（１３−２）と同様の方法で得た１，１，３，３−テトラ−ｎ−ブチル−１，３−ビス（３−メチルブチルオキシ）ジスタンオキサンを含むアルキルスズ組成物の代わりに、工程（２７−１）と同様の方法で得た１，１，３，３−テトラ−ｎ−ブチル−１，３−ビス（３−メチルブチルオキシ）ジスタンオキサンを含むアルキルスズ組成物を貯槽２０１に貯蔵した。蒸留塔を備えた撹拌槽２０４に、貯槽２０１よりライン２１を経て１，１，３，３−テトラ−ｎ−ブチル−１，３−ビス（３−メチルブチルオキシ）ジスタンオキサンを含むアルキルスズ組成物を５．９６ｋｇ投入し、酢酸を１．６６ｋｇ、無水酢酸を３．２４ｋｇ使用した以外は、実施例１６の工程（１６−１）と同様の方法をおこない、未反応の無水酢酸等の低沸成分を蒸留し、ライン２４より低沸成分を約３．０８ｋｇ回収した。撹拌槽２０４には残留物が得られた。該残留物をサンプリングし、１１９Ｓｎ、１Ｈ−ＮＭＲにより分析したところ、該残留物は、ジ−ｎ−ブチルスズジアセテートを４６．１ｗｔ％、トリ−ｎ−ブチルスズアセテートを２３．０ｗｔ％含有していた。
【０３０９】
工程（２７−３）：アルキル基再分配反応
引き続き、図６のような装置を使用して反応をおこなった。
実施例１６の工程（１６−２）と同様の方法をおこない、撹拌槽２０８に、ジ−ｎ−ブチルスズジアセテートを８７．７ｗｔ％含有する混合物を得た。一方、貯槽２０６に液相成分を０．４４ｋｇ回収し、該液相成分を、ライン２０を経て貯槽２０１に移送し、工程（２７−２）の原料としてリサイクルした。
【０３１０】
工程（２７−４）：ジアルキルスズ化合物のアルコキシ化
ｎ−プロパノールの代わりに炭酸ビス（３−メチルブチル）１１．８９ｋｇを使用し、撹拌槽２０８を約８０℃に加熱し、約１５０時間反応をおこなった以外は、実施例１６の工程（１６−３）と同様の方法をおこない、未反応の炭酸ビス（３−メチルブチル）をライン２８より蒸留回収した。該蒸留成分は１３．１７ｋｇであり、炭酸ビス（３−メチルブチル）を６７．４ｗｔ％、酢酸イソアミルを４２．３ｗｔ％含有していた。
該撹拌槽２０８に得られた残留物を、ライン２９を介して貯槽２０９に回収した。該回収物をサンプリングし、１１９Ｓｎ、１Ｈ−ＮＭＲにより分析したところ、該回収物は、ジ−ｎ−ブチル−ビス（３−メチルブチルオキシ）スズを９８．４ｗｔ％含有していた。
【０３１１】
［実施例２８］
工程（２８−１）：１，１，３，３−テトラ−ｎ−ブチル−１，３−ビス（２−エチルブチルオキシ）ジスタンオキサンを含むアルキルスズ組成物をの回収
参考例２の工程（Ｂ−２）において、連続運転を約２１０時間行った後、抜き出しライン１６から１，１，３，３−テトラ−ｎ−ブチル−１，３−ビス（２−エチルブチルオキシ）ジスタンオキサンを含むアルキルスズ組成物を１８ｇ／ｈｒで抜き出し、一方で供給ライン１７から、参考例１の工程（Ｂ−１）で製造した１，１，３，３−テトラ−ｎ−ブチル−１，３−ビス（２−エチルブチルオキシ）ジスタンオキサンを１８ｇ／ｈｒで供給した。１１９Ｓｎ−ＮＭＲによる分析を行ったところ、１，１，３，３−テトラ−ｎ−ブチル−１，３−ビス（２−エチルブチルオキシ）ジスタンオキサンが約５０ｗｔ％含まれている以外に、トリ−ｎ−ブチル（２−エチルブチルオキシ）スズおよび−２４０〜−６０５ｐｐｍに、１，１，３，３−テトラ−ｎ−ブチル−１，３−ビス（２−エチルブチルオキシ）ジスタンオキサンの失活成分の複数のＮＭＲシフトが見られた。
【０３１２】
工程（２８−２）：置換基交換反応
図６のような装置を使用して反応をおこなった。
実施例１３の工程（１３−２）と同様の方法で得た１，１，３，３−テトラ−ｎ−オクチル−１，３−ビス（３−メチルブチルオキシ）ジスタンオキサンを含むアルキルスズ組成物の代わりに、工程（２８−１）と同様の方法で得た１，１，３，３−テトラ−ｎ−ブチル−１，３−ビス（２−エチルブチルオキシ）ジスタンオキサンを含むアルキルスズ組成物を貯槽２０１に貯蔵した。蒸留塔を備えた撹拌槽２０４に、貯槽２０１よりライン２１を経て失活体組成物を４．４２ｋｇ投入し、酢酸の代わりにプロピオン酸を１．４３ｋｇ、無水酢酸の代わりに無水プロピオン酸を２．９４ｋｇ使用した以外は、実施例１６の工程（１６−１）と同様の方法をおこない、未反応の無水酢酸等の低沸成分を蒸留し、ライン２４より低沸成分を約２．７５ｋｇ回収した。撹拌槽２０４には残留物が得られた。該残留物をサンプリングし、１１９Ｓｎ、１Ｈ−ＮＭＲにより分析したところ、該残留物は、ジ−ｎ−ブチル−ジプロピオニルオキシスズを４５．３ｗｔ％、トリ−ｎ−ブチル−プロピオニルオキシスズを２１．８ｗｔ％含有していた。
【０３１３】
工程（２８−３）：アルキル基再分配反応
引き続き、図６のような装置を使用して反応をおこなった。
実施例１６の工程（１６−２）と同様の方法をおこない、撹拌槽２０８に、ジ−ｎ−ブチル−ジプロピオニルオキシスズを８８．４ｗｔ％含有する混合物を得た。一方、貯槽２０６に液相成分を０．３２ｋｇ回収し、該液相成分を、ライン２０を経て貯槽２０１に移送し、工程（２８−２）の原料としてリサイクルした。
【０３１４】
工程（２８−４）：ジアルキルスズ化合物のアルコキシ化
ｎ−プロパノールの代わりに炭酸ビス（２−エチルブチル）２３．３０ｋｇを使用し、撹拌槽２０８を約８０℃に加熱し、約１５０時間反応をおこなった以外は、実施例１６の工程（１６−３）と同様の方法をおこない、未反応の炭酸ビス（２−エチルブチル）をライン２８より蒸留回収した。該蒸留成分は１８．２９ｋｇであり、炭酸ビス（２−エチルブチル）を７９．２ｗｔ％、プロピオン酸（２−エチルブチル）を１６．３ｗｔ％含有していた。
該撹拌槽２０８に得られた残留物を、ライン２９を介して貯槽２０９に回収した。該回収物をサンプリングし、１１９Ｓｎ、１Ｈ−ＮＭＲにより分析したところ、該回収物は、ジ−ｎ−ブチル−ビス（２−エチルブチルオキシ）スズを９８．４ｗｔ％含有していた。
【０３１５】
［実施例２９］
工程（２９−１）：置換基交換反応
図６のような装置を使用して反応をおこなった。
実施例１３の工程（１３−２）と同様の方法で得た１，１，３，３−テトラ−ｎ−オクチル−１，３−ビス（３−メチルブチルオキシ）ジスタンオキサンを含むアルキルスズ組成物の代わりに、実施例１５の工程（１５−２）と同様の方法で得た１，１，３，３−テトラ−ｎ−オクチル−１，３−ビス（２−エチルブチルオキシ）ジスタンオキサンを含むアルキルスズ組成物を貯槽２０１に貯蔵した。蒸留塔を備えた撹拌槽２０４に、貯槽２０１よりライン２１を経て１，１，３，３−テトラ−ｎ−オクチル−１，３−ビス（２−エチルブチルオキシ）ジスタンオキサンを含むアルキルスズ組成物を３．９５ｋｇ投入し、酢酸を０．９９ｋｇ、無水酢酸を２．１９ｋｇ使用した以外は、実施例１８の工程（１８−１）と同様の方法をおこない、未反応の無水酢酸等の低沸成分を蒸留し、ライン２４より低沸成分を約２．０９ｋｇ回収した。撹拌槽２０４には残留物が得られた。該残留物をサンプリングし、１１９Ｓｎ、１Ｈ−ＮＭＲにより分析したところ、該残留物は、ジ−ｎ−オクチルスズジアセテートを４９．１ｗｔ％、トリ−ｎ−オクチルスズアセテートを２５．５ｗｔ％含有していた。
【０３１６】
工程（２９−２）：アルキル基再分配反応
引き続き、図６のような装置を使用して反応をおこなった。
実施例１６の工程（１６−２）と同様の方法をおこない、撹拌槽２０８に、ジ−ｎ−オクチルスズジアセテートを８９．８ｗｔ％含有する混合物を得た。一方、貯槽２０６に液相成分を０．３０ｋｇ回収し、該液相成分を、ライン２０を経て貯槽２０１に移送し、工程（２９−１）の原料としてリサイクルした。
【０３１７】
工程（２９−３）：ジアルキルスズ化合物のアルコキシ化
ｎ−プロパノールの代わりにエタノール１４．８５ｋｇを使用し、撹拌槽２０８を約８０℃に加熱し、約１５０時間反応をおこなった以外は、実施例１６の工程（１６−３）と同様の方法をおこない、未反応のエタノールをライン２８より蒸留回収した。該蒸留成分は１５．０８ｋｇであり、エタノールを８７．４ｗｔ％、酢酸エチルを１０．４ｗｔ％含有していた。
該撹拌槽２０８に得られた残留物を、ライン２９を介して貯槽２０９に回収した。該回収物をサンプリングし、１１９Ｓｎ、１Ｈ−ＮＭＲにより分析したところ、該回収物は、ジ−ｎ−オクチル−ジエトキシスズを９１．１ｗｔ％含有していた。
【０３１８】
工程（２９−４）：炭酸エステルの製造
図７に示すような連続製造装置において炭酸エステルを製造した。
工程（２９−３）で得た、ジ−ｎ−オクチル−ジエトキシスズを９１．１ｗｔ％含有する混合物を、ライン４１を介して、オートクレーブ４０１に５０７３ｇ／ｈｒでフィードした。ライン４２より二酸化炭素を９７３ｇ／ｈｒで該オートクレーブに供給し、オートクレーブ内圧を４ＭＰａ−Ｇに維持した。オートクレーブにおける温度を１２０℃に設定し、滞留時間を約４時間に調整し、二酸化炭素とジ−ｎ−オクチル−ジエトキシスズとの反応を行い、炭酸ジエチルを含む反応液を得た。該反応液をライン４３と調節バルブを介して除炭槽４０２に６１２９ｇ／ｈｒで移送し、残存している二酸化炭素を除去し、ライン４４から二酸化炭素を回収した。その後、該反応液を、ライン４５を経て約１５０℃、約０．５ｋＰａとした薄膜蒸発装置４０３に移送し、炭酸ジエチルを含む留分を得た。炭酸ジエチルを含む留分はコンデンサー４０５およびライン４７を経て、充填物Ｍｅｔａｌ  Ｇａｕｚｅ  ＣＹを充填し、リボイラー４０８およびコンデンサー４０７を備えた蒸留塔４０６に供給して、蒸留精製を行った。ライン４９から９９ｗｔ％の炭酸ジエチルを１１６５ｇ／ｈｒで得た。一方、薄膜蒸発装置４０３で分離された液相成分を、ライン４６を経て貯槽４０４に回収した。該液相成分をサンプリングし、１１９Ｓｎ、１Ｈ−ＮＭＲにより分析したところ、該液相成分は、１，１，３，３−テトラ−ｎ−オクチル−１，３−ジエトキシ−ジスタンオキサンを約９８ｗｔ％含有する混合物であった。
【０３１９】
［比較例１］
工程（Ｉ−１）：置換基交換反応
実施例１３の工程（１３−２）と同様の方法で得られた１，１，３，３−テトラ−ｎ−オクチル−１，３−ビス（３−メチルブチルオキシ）ジスタンオキサンを含むアルキルスズ組成物３９０ｇを、窒素雰囲気下において、１Ｌナス型フラスコに入れ、ついで、酢酸１０６ｇと無水酢酸３６１ｇを加え、２５℃で１時間撹拌した。該フラスコに、留出液受器と連結した還流冷却器付き分留頭、および温度計を取り付け、該フラスコ内を真空−窒素置換したのち、該フラスコを、５０℃に加熱したオイルバスに浸漬した。容器内を徐々に減圧し、余剰の酢酸および無水酢酸等を留去し、該フラスコ内に残留物を４１０ｇ得た。残留物について１Ｈおよび１１９Ｓｎ−ＮＭＲ測定をおこなったところ、該残留物はトリ−ｎ−オクチルアセトキシスズおよびジ−ｎ−オクチルジアセトキシスズ、および、１１９Ｓｎ−ＮＭＲにおいて−２４０〜−６０５ｐｐｍに複数の化学シフトを示すスズ原子を含有する有機スズ化合物の混合物であった。該混合物において、トリ−ｎ−オクチルアセトキシスズは２７．９ｗｔ％、ジ−ｎ−オクチルジアセトキシスズは４９．９ｗｔ％であった。
【０３２０】
工程（Ｉ−２）：アルキル基再分配反応
窒素雰囲気下において、工程（Ｉ−２）で得られた混合物４０８ｇを、５００ｍＬ金属製圧力容器に入れた。該金属製圧力容器を２００℃に加熱したオイルバスに浸漬し、３時間加熱した。該耐圧反応容器を室温付近まで冷却したのち、反応液を回収した。反応液について、１Ｈおよび１１９Ｓｎ−ＮＭＲ測定をおこなったところ、該反応液は、ジ−ｎ−オクチルジアセトキシスズ、トリ−ｎ−オクチルアセトキシスズを含有する有機スズ化合物の混合物であり、ジ−ｎ−オクチル−ジアセトキシスズが９１．５ｗｔ％、トリ−ｎ−オクチルアセトキシスズが約５ｗｔ％であった。
【０３２１】
工程（Ｉ−３）：ジアルキルスズ化合物のアルコキシ化
工程（Ｉ−２）で得られた混合物４０５ｇを容積１Ｌのナス型フラスコに入れ、５０℃に加熱したオイルバスに浸漬した。内容物を攪拌しながら０．１ｍｏｌ／Ｌ水酸化カリウム水溶液（和光純薬工業社製）５００ｍＬを加えたところ白色沈殿が生じた。混合液を濾紙で濾過し、ろ過残渣を８０℃乾燥したところ、３０２ｇの白色固体を回収した。該白色固体は、ジオクチル酸化スズであった。
該白色固体３００ｇと３−メチル−１−ブタノール１８３６ｇを容積３Ｌのナス型フラスコに入れた。該フラスコを、温度調節器のついたオイルバスと真空ポンプと真空コントローラーを接続したロータリーエバポレーターに取り付けた。ロータリーエバポレーターのパージバルブ出口は大気圧で流れている窒素ガスのラインに接続した。系内を窒素置換した後、オイルバス温度を１４６℃に設定し、該フラスコを該オイルバスに浸漬してロータリーエバポレーターの回転を開始した。ロータリーエバポレーターのパージバルブを開放したまま大気圧窒素下で約７時間低沸成分の留去を行い、続いて系内を徐々に減圧にし、系内圧力が７６ｋＰａ〜３０ｋＰａの状態で残存低沸成分を留去した。低沸成分の留出がみられなくなった後、該フラスコをオイルバスから上げ冷却した。該フラスコには残留液３６６ｇが得られた。１Ｈ、１３Ｃ、１１９Ｓｎ−ＮＭＲの分析結果から、該フラスコ中の残留液に含有される１，１，３，３−テトラ−ｎ−オクチル−１，３−ビス（３−メチルブチルオキシ）ジスタンオキサンは９６．４ｗｔ％であった。
該工程（Ｉ−３）では、工程（Ｉ−２）で得られたジ−ｎ−オクチル−ジアセトキシスズと３−メチル−１−ブタノールとを直接反応させず、ジ−ｎ−オクチル−ジアセトキシスズとアルカリ水溶液（水酸化カリウム水溶液）を反応させて、ジオクチル酸化スズとしたのち、該ジオクチル酸化スズと３−メチル−１−ブタノールと反応させて１，１，３，３−テトラ−ｎ−オクチル−１，３−ビス（３−メチルブチルオキシ）ジスタンオキサンを得たが、該ジオクチル酸化スズは固体であり、濾過によって固体を回収するという操作をおこなわなければならないことから、工業的な実施においては操作が煩雑となる。
【０３２２】
［比較例２］
工程（ＩＩ−１）：テトラキス（ジメチルアミノ）スズと炭酸エステルとの反応
大気圧窒素雰囲気下において、テトラキス（ジメチルアミノ）スズ（米国、Ｇｅｌｅｓｔ社製）２９０ｇと、参考例１の工程（Ａ−２）で製造された炭酸ビス（３−メチルブチル）１０１０ｇを容積２Ｌのナス型フラスコに入れ、該フラスコにジムロート冷却器と三方コックを取り付けた。該フラスコを１５０℃に加熱したオイルバスに浸漬し、内容物を攪拌しながら５時間加熱した。該フラスコを、温度調節器のついたオイルバスと真空ポンプと真空コントローラーを接続したロータリーエバポレーターに取り付けた。ロータリーエバポレーターのパージバルブ出口は大気圧で流れている窒素ガスのラインに接続した。系内を窒素置換した後、オイルバス温度を１５０℃に設定し、該フラスコを該オイルバスに浸漬してロータリーエバポレーターの回転を開始した。ロータリーエバポレーターのパージバルブを開放したまま大気圧窒素下で約７時間低沸成分の留去を行い、続いて系内を徐々に減圧にし、系内圧力が７６ｋＰａ〜１０ｋＰａの状態で残存低沸成分を留去した。低沸成分の留出がみられなくなった後、該フラスコをオイルバスから上げ冷却した。該フラスコには残留液２９２ｇが得られた。１Ｈ、１３Ｃ、１１９Ｓｎ−ＮＭＲの分析結果から、該フラスコ中の残留液はテトラキス（ジメチルアミノ）スズを９８．０ｗｔ％含有する溶液であり、スズアルコキシドは得られなかった。
【０３２３】
［比較例３］
工程（ＩＩＩ−１）：テトラキス（ジメチルアミノ）スズとアルコールとの反応
大気圧窒素雰囲気下において、テトラキス（ジメチルアミノ）スズ２８５ｇと、３−メチル−１−ブタノール１３２０ｇを容積２Ｌのナス型フラスコに入れ、該フラスコにジムロート冷却器と三方コックを取り付けた。該フラスコを１３５℃に加熱したオイルバスに浸漬し、内容物を攪拌しながら５時間加熱した。該フラスコを、温度調節器のついたオイルバスと真空ポンプと真空コントローラーを接続したロータリーエバポレーターに取り付けた。ロータリーエバポレーターのパージバルブ出口は大気圧で流れている窒素ガスのラインに接続した。系内を窒素置換した後、オイルバス温度を１５０℃に設定し、該フラスコを該オイルバスに浸漬してロータリーエバポレーターの回転を開始した。ロータリーエバポレーターのパージバルブを開放したまま大気圧窒素下で約７時間低沸成分の留去を行い、続いて系内を徐々に減圧にし、系内圧力が７６ｋＰａ〜１０ｋＰａの状態で残存低沸成分を留去した。低沸成分の留出がみられなくなった後、該フラスコをオイルバスから上げ冷却した。該フラスコには残留液２８８ｇが得られた。１Ｈ、１３Ｃ、１１９Ｓｎ−ＮＭＲの分析結果から、該フラスコ中の残留液はテトラキス（ジメチルアミノ）スズを９８．０ｗｔ％含有する溶液であり、スズアルコキシドは得られなかった。
【産業上の利用可能性】
【０３２４】
本実施の形態のジアルキルスズジアルコキシド化合物および／またはテトラアルキルジアルコキシジスタンオキサン化合物の製造方法（工程（Ｚ））は、ジアルキルスズ化合物および／またはテトラアルキルジスタンオキサン化合物と、酸および／または酸無水物とを反応させることによって、固体のスズ化合物を取り扱うことなく、ジアルキルスズジアルコキシド化合物および／またはテトラアルキルジアルコキシジスタンオキサン化合物を製造することができるため、従来の方法に比べて簡便な製造方法である。
また、上記したように、工程（Ｚ）に様々な工程を組み合わせることによって、工程（Ｚ）を、新しい炭酸エステルの製造工程の一部として使用することができる。これらの新しい炭酸エステルの製造方法は、該炭酸エステルの製造方法において生成する、炭酸エステル合成での触媒活性を失ったモノアルキルスズアルコキシド化合物およびトリアルキルスズアルコキシド化合物を、ジアルキルスズジアルコキシド化合物および／またはテトラアルキルジアルコキシジスタンオキサン化合物に再生する工程を含むため、炭酸エステル製造工程におけるコストや廃棄物の問題を解決することができる。したがって、本発明は、産業上極めて重要である。
【符号の説明】
【０３２５】
（図５）
１０１、１０７：蒸留塔
１０２：塔型反応器
１０３、１０６：薄膜蒸発装置
１０４：オートクレーブ
１０５：除炭槽
１２１、１２３、１２６、１２７：コンデンサー
１１１、１１２、１１７：リボイラー
１、２、３、４、５、６、７、８、９、１０、１１、１２、１３、１４、１５、１６、１７：ライン
（図６）
２０１、２０２、２０３、２０６、２０９、２１０、２１１：貯槽
２０４、２０８：蒸留塔を具備した撹拌槽
２０５：薄膜蒸発装置
２０７：コンデンサー
２０、２１、２２、２３、２４、２５、２６、２７、２８、２９、３０、３１：ライン
（図７）
４０１：オートクレーブ
４０２：除炭槽
４０３：薄膜蒸発装置
４０４、４０９：貯槽
４０６：蒸留塔
４０５、４０７：コンデンサー
４０８：リボイラー
４１、４２、４３、４４、４５、４６、４７、４８、４９、５０、５１、５２、５３、５４、５５、５６：ライン
（図８）
６０１、６１４：蒸留塔
６０４：塔型反応器
６０６、６１０：薄膜蒸発装置
６０８：オートクレーブ
６０９：除炭槽
６１５、６１７：貯槽
６１６：蒸留塔を具備した撹拌槽
６０２、６０７、６１１、６１２：コンデンサー
６０３、６０５、６１３：リボイラー
６１、６２、６３、６４、６５、６６、６７、６８、６９、７０、７１、７２、７３、７４、７５、７６、７７、７８、７９：ライン
【図１】
2010016297.tif 000060
【図２】
2010016297.tif 000061
【図３】
2010016297.tif 000062
【図４】
2010016297.tif 000063
【図５】
2010016297.tif 000064
【図６】
2010016297.tif 000065
【図７】
2010016297.tif 000066
【図８】
2010016297.tif 000067
【国際調査報告】
2010016297.tif 000068
2010016297.tif 000069